(57)【要約】  より簡便な方法でも親水基が表面に偏析した硬化物が得られる組成物、また従来は表面に偏析させることが困難であった親水基を表面に偏析させた硬化物を作製できる組成物、および該組成物から得られる硬化物を提供すること、また、親水性が高いだけでなく、その親水性の耐久性が高くかつ表面平滑性の高い硬化物を得るために好適な組成物、および該組成物から得られる硬化物を提供することを課題とする。  アニオン性親水基、カチオン性親水基、および水酸基から選ばれる少なくとも一つの親水基と、重合性炭素−炭素二重結合を有する少なくとも１つの官能基とを有する化合物（Ｉ）（ただし親水基が水酸基を有する基の場合は、重合性炭素−炭素二重結合を有する官能基は一つである。）、重合性炭素−炭素二重結合を有する官能基を２つ以上有する化合物（ＩＩ）（ただし、水酸基は有してもよいが、アニオン性親水基、およびカチオン性親水基はいずれも有さない。）、ならびにアニオン性親水基、カチオン性親水基、または２つ以上の水酸基を有する親水部、および有機残基からなる疎水部を有する界面活性剤（ＩＩＩ）、およびシロキサン結合を有する分子量２００〜１，０００，０００の化合物(ＩＶ)から選ばれる少なくとも一つの化合物（ただし、界面活性剤（ＩＩＩ)および化合物(ＩＶ)は、重合性炭素−炭素二重結合を有さない。）を含む組成物を重合することにより得られる架橋樹脂からなる単層膜であり、該単層膜のアニオン性親水基、カチオン性親水基、および水酸基から選ばれる少なくとも一つの親水基の表面濃度（Ｓａ）と単層膜膜厚１／２地点における親水基の深部濃度（Ｄａ）の親水基濃度の傾斜度（Ｓａ／Ｄａ）が１．１以上である単層膜を作製する。
2015087810.tif 000002
【特許請求の範囲】
【請求項１】
アニオン性親水基、カチオン性親水基、および水酸基から選ばれる少なくとも一つの親水基と、重合性炭素−炭素二重結合を有する少なくとも１つの官能基とを有する化合物（Ｉ）（ただし親水基が水酸基を有する基の場合は、重合性炭素−炭素二重結合を有する官能基は一つである。）、
重合性炭素−炭素二重結合を有する官能基を２つ以上有する化合物（ＩＩ）（ただし、水酸基は有してもよいが、アニオン性親水基、およびカチオン性親水基はいずれも有さない。）、ならびに
アニオン性親水基、カチオン性親水基、または２つ以上の水酸基を有する親水部、および有機残基からなる疎水部を有する界面活性剤（ＩＩＩ）およびシロキサン結合を有する分子量２００〜１，０００，０００の化合物(ＩＶ)から選ばれる少なくとも一つの化合物（ただし、界面活性剤（ＩＩＩ)および化合物（ＩＶ）は重合性炭素−炭素二重結合を有さない。）を含む組成物を重合することにより得られる架橋樹脂からなる単層膜であり、
該単層膜のアニオン性親水基、カチオン性親水基、および水酸基から選ばれる少なくとも一つの親水基の表面濃度（Ｓａ）と単層膜膜厚１／２地点における親水基の深部濃度（Ｄａ）の親水基濃度の傾斜度（Ｓａ／Ｄａ）が１．１以上である単層膜。
【請求項２】
上記化合物（Ｉ）が下記一般式（１００）で表される化合物である請求項１に記載の単層膜。
【化１】
2015087810.tif 000113
（上記式（１００）中、Ａは重合性炭素−炭素二重結合を有する官能基を１〜５個有する炭素数２〜１００の有機基を表し、ＣＤは、下記一般式（１０１）〜（１１４）から選ばれる少なくとも１つの親水基を含む基を表し、ｎはＣＤに結合するＡの数であり、１または２を表し、ｎ０はＡに結合するＣＤの数であり、１〜５の整数を表すが、ＣＤが水酸基を含む基の場合、ｎは１であり、かつＡ中に含まれる重合性炭素−炭素二重結合を有する官能基は１個である。）
【化２】
2015087810.tif 000114
（上記式（１０１）中、Ｍは水素原子、アルカリ金属、１／２原子のアルカリ土類金属、またはアンモニウムイオンを表し、＃１は式（１００）のＡに含まれる炭素原子に結合する結合手を表す。）
【化３】
2015087810.tif 000115
（上記式（１０２）中、Ｍは水素原子、アルカリ金属、１／２原子のアルカリ土類金属、またはアンモニウムイオンを表し、＃１は式（１００）のＡに含まれる炭素原子に結合する結合手を表す。）
【化４】
2015087810.tif 000116
（上記式（１０３）中、Ｍは水素原子、アルカリ金属、１／２原子のアルカリ土類金属、またはアンモニウムイオンを表し、＃１は式（１００）のＡに含まれる炭素原子に結合する結合手を表す。）
【化５】
2015087810.tif 000117
（上記式（１０４）中、Ｍは水素原子、アルカリ金属、１／２原子のアルカリ土類金属、アンモニウムイオン、およびアミンイオンを表し、＃１は式（１００）のＡに含まれる炭素原子に結合する結合手を表す。）
【化６】
2015087810.tif 000118
（上記式（１０５）中、ｒ5およびｒ6は、独立して水素原子、メチル基、エチル基、または水酸基を表し、ｎ５０は０〜５の整数を表し、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。）
【化７】
2015087810.tif 000119
（上記式（１０６）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。）
【化８】
2015087810.tif 000120
（上記式（１０７）中、Ｍは水素原子、アルカリ金属、１／２原子のアルカリ土類金属、またはアンモニウムイオンを表し、＃１は式（１００）のＡに含まれる炭素原子に結合する結合手を表す。）
【化９】
2015087810.tif 000121
（上記式（１０８）中、ｎ１は０〜１００の整数を表し、ｒ1およびｒ2は、独立して水素原子、メチル基、エチル基、または水酸基を表し、ｎ１が２以上の場合はｒ1同士およびｒ2同士は同一でも異なってもよく、＃１は式（１００）のＡに含まれる炭素原子に結合する結合手を表す。）
【化１０】
2015087810.tif 000122
（上記式（１０９）中、Ｘは、−Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよく、＃１は式（１００）のＡに含まれる炭素原子に結合する結合手を表す。）
【化１１】
2015087810.tif 000123
（上記式（１１０）中、＃１は式（１００）のＡに含まれる炭素原子に結合する結合手を表す。）
【化１２】
2015087810.tif 000124
（上記式（１１１）中、Ｘ3およびＸ4は、独立して、−ＣＨ2−、−ＣＨ（ＯＨ）−、または−ＣＯ−を表し、ｎ３０は０〜３の整数を表し、ｎ５０は０〜５の整数を表し、ｎ３０が２以上の場合、Ｘ3同士は同一でも異なっても良く、ｎ５０が２以上の場合、Ｘ4同士は同一でも異なっても良く、＃１は式（１００）のＡに含まれる炭素原子に結合する結合手を表す。）
【化１３】
2015087810.tif 000125
（上記式（１１２）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。）
【化１４】
2015087810.tif 000126
（上記式（１１３）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。）
【化１５】
2015087810.tif 000127
（上記式（１１４）中、Ｒ6〜Ｒ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。）
【請求項３】
上記一般式（１００）中のＡが、下記一般式（１２０）〜（１３０）から選ばれる少なくとも１つの重合性炭素−炭素二重結合を有する官能基である（ただし、一般式（１００）中のＣＤが水酸基を有する基の場合、Ａは下記一般式（１２０）〜（１２６）から選ばれる少なくとも１つの重合性炭素−炭素二重結合を有する官能基である。）請求項２に記載の単層膜。
【化１６】
2015087810.tif 000128
（上記式（１２０）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、＃２は上記一般式（１０１）〜（１１４）で表される基から選ばれる少なくとも１つの基に含まれる＃１に結合する結合手を表す。）
【化１７】
2015087810.tif 000129
（上記式（１２１）中、Ｘは、−Ｏ−，−Ｓ−，−ＮＨ−，または−ＮＣＨ3−を表し、ｒは水素原子またはメチル基を表し、ｒ1〜ｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、ｎ１は０〜１００の整数を表し、＃２は上記一般式（１０１）〜（１１４）で表される基から選ばれる少なくとも１つの基に含まれる＃１に結合する結合手を表す。）
【化１８】
2015087810.tif 000130
（上記式（１２２）中、Ｘは、Ｏ−，−Ｓ−，−ＮＨ−，または−ＮＣＨ3−を表し、ｒは水素原子またはメチル基を表し、ｒ1〜ｒ4は、独立して、水素原子、メチル基、エチル基、または水酸基を表し、ｍ１は０〜１０の整数を表し、ｍ２は０〜５の整数を表し、ｎ０は１〜５の整数を表し、ｎ１は０〜１００の整数を表し、＃２は上記一般式（１０１）〜（１１４）で表される基から選ばれる少なくとも１つの基に含まれる＃１に結合する結合手を表す。）
【化１９】
2015087810.tif 000131
（上記式（１２３）中、ｒは水素原子またはメチル基を表し、ｒ1およびｒ2は、独立して、水素原子、メチル基、エチル基、または水酸基を表し、ｍ１は０〜１０の整数を表し、＃２は上記一般式（１０１）〜（１１４）で表される基から選ばれる少なくとも１つの基に含まれる＃１に結合する結合手を表す。）
【化２０】
2015087810.tif 000132
（上記式（１２４）中、ｒは水素原子またはメチル基を表し、ｒ1およびｒ2は、独立して、水素原子、メチル基、エチル基、または水酸基を表し、ｍ１は０〜１０の整数を表し、ｍ２は０〜５の整数を表し、ｎ０は１〜５の整数を表し、＃２は上記一般式（１０１）〜（１１４）で表される基から選ばれる少なくとも１つの基に含まれる＃１に結合する結合手を表す。）
【化２１】
2015087810.tif 000133
（上記式（１２５）中、ｒ1およびｒ2は、独立して、水素原子、メチル基、エチル基、または水酸基を表し、＃２は上記一般式（１０１）〜（１１４）で表される基から選ばれる少なくとも１つの基に含まれる＃１に結合する結合手を表す。）
【化２２】
2015087810.tif 000134
（上記式（１２６）中、ｒ1は、水素原子、メチル基、エチル基、または水酸基を表し、＃２は上記一般式（１０１）〜（１１４）で表される基から選ばれる少なくとも１つの基に含まれる＃１に結合する結合手を表す。）
【化２３】
2015087810.tif 000135
（上記式（１２７）中、Ｘは、−Ｏ−，−Ｓ−，−ＮＨ−，または−ＮＣＨ3−を表し、ｒおよびｒ0は、独立して、水素原子またはメチル基を表し、ｒ5およびｒ6は、独立して、水素原子、メチル基、エチル基、または水酸基を表し、Ｒ10は、水素原子、炭素数１〜１０のアルキル基、炭素数３〜１０のシクロアルキル基、フェニル基、ベンジル基、水酸基、ヒドロキシメチル、またはヒドロキシエチルを表し、ｍ０は１〜１０の整数を表し、＃２は上記一般式（１０１）〜（１０７）および（１１２）〜（１１４）で表される基から選ばれる少なくとも１つの基に含まれる＃１に結合する結合手を表す。）
【化２４】
2015087810.tif 000136
（上記式（１２８）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。）
【化２５】
2015087810.tif 000137
（上記式（１２９）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。）
【化２６】
2015087810.tif 000138
（上記式（１３０）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。）
【請求項４】
界面活性剤が下記一般式（３００）で表される化合物である請求項１に記載の単層膜。
【化２７】
2015087810.tif 000139
（上記式（３００）中、Ｒは炭素数４〜１００の有機残基を表し、ＦＧは下記一般式（３０１）〜（３１０）および（３１２）〜（３１９）から選ばれる少なくとも１つの親水基を含む基を表し、ｎはＦＧに結合するＲの数であり、１または２を表し、ｎ０はＲに結合するＦＧの数であり、１〜５の整数を表し、ＦＧが水酸基を１つ含む基である場合にはｎ０は２〜５の整数を表す。）
【化２８】
2015087810.tif 000140
（上記式（３０１）中、Ｍは水素原子、アルカリ金属、１／２原子のアルカリ土類金属、またはアンモニウムイオンを表し、＃３は式（３００）のＲに含まれる炭素原子に結合する結合手を表す。）
【化２９】
2015087810.tif 000141
（上記式（３０２）中、Ｍは水素原子、アルカリ金属、１／２原子のアルカリ土類金属、またはアンモニウムイオンを表し、＃３は式（３００）のＲに含まれる炭素原子に結合する結合手を表す。）
【化３０】
2015087810.tif 000142
（上記式（３０３）中、Ｍは水素原子、アルカリ金属、１／２原子のアルカリ土類金属、またはアンモニウムイオンを表し、＃３は式（３００）のＲに含まれる炭素原子に結合する結合手を表す。）
【化３１】
2015087810.tif 000143
（上記式（３０４）中、Ｍは水素原子、アルカリ金属、１／２原子のアルカリ土類金属、またはアンモニウムイオンを表し、＃３は式（３００）のＲに含まれる炭素原子に結合する結合手を表す。）
【化３２】
2015087810.tif 000144
（上記式（３０５）中、Ｍは水素原子、アルカリ金属、１／２原子のアルカリ土類金属、またはアンモニウムイオンを表し、＃３は式（３００）のＲに含まれる炭素原子に結合する結合手を表す。）
【化３３】
2015087810.tif 000145
（上記式（３０６）中、ｒ5およびｒ6は、独立して水素原子、メチル基、エチル基、または水酸基を表し、ｎ５０は０〜５の整数を表し、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。）
【化３４】
2015087810.tif 000146
（上記式（３０７）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。）
【化３５】
2015087810.tif 000147
（上記式（３０８）中、表し、Ｍは水素原子、アルカリ金属、１／２原子のアルカリ土類金属、またはアンモニウムイオンを表し、＃３は式（３００）のＲに含まれる炭素原子に結合する結合手を表す。）
【化３６】
2015087810.tif 000148
（上記式（３０９）中、ｒ1およびｒ2は、独立して水素原子、メチル基、エチル基、または水酸基を表し、ｎ１は０〜１００の整数を表し、＃３は式（３００）のＲに含まれる炭素原子に結合する結合手を表し、式（３０９）で表される基が水酸基を１つ含む基である場合は、式（３００）におけるｎ０は２〜５の整数を表す。）
【化３７】
2015087810.tif 000149
（上記式（３１０）中、Ｘは、−Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒは水素原子またはメチル基を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよく、＃３は式（３００）のＲに含まれる炭素原子に結合する結合手を表し、式（３０９）で表される基が水酸基を１つ含む基である場合は、式（３００）におけるｎ０は２〜５の整数を表す。）
【化３８】
2015087810.tif 000150
上記式（３１２）中、Ｘ3およびＸ4は、独立して、−ＣＨ2−、−ＣＨ（ＯＨ）−、または−ＣＯ−を表し、ｎ３０は０〜３の整数を表し、ｎ５０は０〜５の整数を表し、ｎ３０が２以上の場合、Ｘ3同士は同一でも異なってもよく、ｎ５０が２以上の場合、Ｘ4同士は同一でも異なっても良く、＃３は式（３００）のＲに含まれる炭素原子に結合する結合手を表す。
【化３９】
2015087810.tif 000151
（上記式（３１３）中、＃３は式（３００）のＲに含まれる炭素原子に結合する結合手を表し、Ｕ1〜Ｕ3は、それぞれ独立して、水酸基またはＲに含まれる炭素原子に結合する酸素原子（Ｏ-＃３）を表す。）
【化４０】
2015087810.tif 000152
（上記式（３１４）中、ＡＡ（−）は、ハロゲンイオン、蟻酸イオン、酢酸イオン、硫酸イオン、硫酸水素イオン、燐酸イオン、または燐酸水素イオンを表し、Ｒ10およびＲ20は独立して、水素原子、炭素数１〜４のアルキル基、水酸基、または炭素数１〜４のヒドロキシアルキル基を表し、＃３は式（３００）のＲに含まれる炭素原子に結合する結合手を表す。）
【化４１】
2015087810.tif 000153
（上記式（３１５）中、Ｒ10は、水素原子、炭素数１〜４のアルキル基、水酸基、または炭素数１〜４のヒドロキシアルキル基を表し、＃３は式（３００）のＲに含まれる炭素原子に結合する結合手を表す。）
【化４２】
2015087810.tif 000154
（上記式（３１６）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、独立して、水素原子、炭素数１〜２０のアルキル基、アルキルアリール基、ベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。）
【化４３】
2015087810.tif 000155
（上記式（３１７）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、ベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。）
【化４４】
2015087810.tif 000156
（上記式（３１８）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。）
【化４５】
2015087810.tif 000157
（上記式（３１９）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。）
【請求項５】
請求項１〜４のいずれかに記載の単層膜を少なくとも１層有する積層体。
【請求項６】
請求項１〜４のいずれかの単層膜を得るための組成物であり、前記化合物(Ｉ)、前記化合物(ＩＩ)、ならびに前記界面活性剤(ＩＩＩ)および前記化合物(ＩＶ)から選ばれる少なくとも一つの化合物を含む組成物。
【発明の詳細な説明】
【技術分野】
【０００１】
本発明は、親水性硬化物用組成物およびそれを重合して得られる親水性硬化物に関する。
【背景技術】
【０００２】
近年、プラスチックなどの有機材料、及びガラスなどの無機材料から形成される基材の曇り、汚れに対する改善要求が高まってきている。【０００３】
曇りの問題を解決する方法として、反応性界面活性剤、アクリル系オリゴマーを含む防曇塗料により、親水性、吸水性を向上する方法が提案されている（例えば、非特許文献１参照。）。また、汚れの問題を解決する手段として、材料表面の親水性を向上させることによって、外壁等に付着した外気疎水性物質などの汚れを散水又は降雨により浮き上がらせて除去する方法が提案されている（例えば、非特許文献２及び３参照。）。【０００４】
また、基材の表面に架橋重合性モノマー組成物を塗布し紫外線照射量をコントロールして不完全に重合した架橋ポリマーを形成させ、次いで親水性モノマーを塗布し再び紫外線を照射する事により親水モノマーを架橋ポリマーの表面にブロック又はグラフト重合させる親水性材料が提案されている（特許文献１および特許文献２）。【０００５】
しかしながら、上記の単純な基材表面に親水性モノマーをブロック又はグラフト重合させる方法は、親水性基が表面にしか存在しないため、耐久性が低く長期間の使用に耐えない問題を抱えていた。【０００６】
本発明者らは、上記問題を解決する手段として、特定のアニオン性親水基が膜内部から膜表面へ傾斜（偏析）し、表面付近にアニオン性親水基が高濃度で存在する単層膜を先に提案している（特許文献３および特許文献４）。【０００７】
しかしながら、より簡便な方法で、親水性基が単層膜の表面に傾斜される方法が求められていた。また、特許文献に記載されていないような親水基であっても、その表面にその親水基が傾斜できるようにできることも望まれていた。【０００８】
また、親水性の耐久性、表面の平滑性についてはいまだ改善の余地があった。
【先行技術文献】
【特許文献】
【０００９】
【特許文献１】特開２００１−９８００７号公報
【特許文献２】特開２０１１−２２９７３４号公報
【特許文献３】国際公開第２００７／０６４００３号公報
【特許文献４】国際公開第２０１２／０１４８２９号公報
【非特許文献】
【００１０】
【非特許文献１】東亜合成研究年報、ＴＲＥＮＤ１９９９年  ２月号、３９〜４４頁
【非特許文献２】高分子，４４（５），３０７頁
【非特許文献３】未来材料，２（１），３６−４１頁
【発明の概要】
【発明が解決しようとする課題】
【００１１】
本発明は、より簡便な方法でも親水基が表面に偏析した硬化物が得られる組成物、また従来は表面に偏析させることが困難であった親水基を表面に偏析させた硬化物を作製できる組成物、および該組成物から得られる硬化物を提供することを課題とする。【００１２】
また、本発明は、親水性が高いだけでなく、その親水性の耐久性が高くかつ表面平滑性の高い硬化物を得るために好適な組成物、および該組成物から得られる硬化物を提供することを課題とする。
【課題を解決するための手段】
【００１３】
本発明者らは、上記課題を解決すべく検討を進めた結果、特定の親水基と重合性炭素−炭素二重結合を有する官能基とを有する化合物、および２個以上の（メタ）アクリロイル基を有する化合物に加え、さらに特定の界面活性剤を含ませた組成物を重合することにより、従来困難であった親水基であっても、親水基を表面に偏析させた硬化物が得られること、さらにその硬化物がより簡便な方法によっても作製できること、
また、特定の親水基、例えばアニオン性親水基と重合性炭素−炭素二重結合を有する官能基とを有する化合物、および２個以上の（メタ）アクリロイル基を有する化合物に加え、さらに特定の分子量および特定の基を有する化合物を含ませた組成物を重合することにより、親水性が高く、しかもその親水性の耐久性が高くかつ表面平滑性に優れる硬化物が得られることを見い出し、本発明を完成するに至った。【００１４】
すなわち、本発明の単層膜は、アニオン性親水基、カチオン性親水基、および水酸基から選ばれる少なくとも一つの親水基と、重合性炭素−炭素二重結合を有する少なくとも１つの官能基とを有する化合物（Ｉ）（ただし親水基が水酸基を有する基の場合は、
重合性炭素−炭素二重結合を有する官能基は一つである。）、重合性炭素−炭素二重結合を有する官能基を２つ以上有する化合物（ＩＩ）（ただし、水酸基は有してもよいが、アニオン性親水基、およびカチオン性親水基はいずれも有さない。）、ならびにアニオン性親水基、カチオン性親水基、または２つ以上の水酸基を有する親水部、および有機残基からなる疎水部を有する界面活性剤（ＩＩＩ）およびシロキサン結合を有する分子量２００〜１，０００，０００の化合物(ＩＶ)から選ばれる少なくとも一つの化合物（ただし、界面活性剤（ＩＩＩ)および化合物（ＩＶ）は重合性炭素−炭素二重結合を有さない。）を含む組成物を重合することにより得られる架橋樹脂からなる単層膜であり、該単層膜のアニオン性親水基、カチオン性親水基、および水酸基から選ばれる少なくとも一つの親水基の表面濃度（Ｓａ）と単層膜膜厚１／２地点における親水基の深部濃度（Ｄａ）のアニオン濃度の傾斜度（Ｓａ／Ｄａ）が１．１以上であることを特徴とする。【００１５】
上記化合物（Ｉ）としては、下記一般式（１００）で表される化合物が好ましい。下記一般式（１００）中のＡとしては、下記一般式（１２０）〜（１３０）から選ばれる少なくとも１つの重合性炭素−炭素二重結合を有する官能基が好ましい。ただし、一般式（１００）中のＣＤが水酸基を有する基の場合、Ａとしては、下記一般式（１２０）〜（１２６）から選ばれる少なくとも１つの重合性炭素−炭素二重結合を有する官能基が好ましい。【００１６】
上記界面活性剤としては、下記一般式（３００）で表される化合物が好ましい。【００１７】
本発明の積層体は、上記単層膜を少なくとも１層有することを特徴とする。【００１８】
本発明の組成物は、単層膜を得るための組成物であり、前記化合物(Ｉ)、前記化合物(ＩＩ)、ならびに前記界面活性剤(ＩＩＩ)および前記化合物(ＩＶ)から選ばれる少なくとも一つの化合物を含むことを特徴とする。
【発明の効果】
【００１９】
本発明の組成物からは、より簡便な方法でも親水基が表面に偏析した硬化物が得られるだけでなく、従来は表面に偏析させることが困難であった親水基を表面に偏析させた硬化物を作製できる。また得られた硬化物は親水性に優れ、防曇性、防汚性などに優れた材料として用いることができる。
【図面の簡単な説明】
【００２０】
【図１】図１は実施例において、アニオン濃度の傾斜度（Ｓａ／Ｄａ）を測定するための試料調製の方法を示す略図である。
【図２】図２は実施例において、重合性組成物から溶剤を除去する方法を示す略図である。
【発明を実施するための形態】
【００２１】
本発明の組成物は、下記化合物（Ｉ）、化合物（ＩＩ）、ならびに下記界面活性剤（ＩＩＩ）および化合物（ＩＶ）から選ばれる少なくとも１つの化合物を含むことを特徴とする。
【００２２】
［化合物（Ｉ）］
本発明の組成物に含まれる化合物（Ｉ）は、アニオン性親水基、カチオン性親水基、および水酸基から選ばれる少なくとも一つの親水基と、重合性炭素−炭素二重結合を有する少なくとも１つの官能基とを有することを特徴とする。ただし、上記親水基が水酸基の場合は、化合物（Ｉ）に含まれる重合性炭素−炭素二重結合を有する官能基は１つである。このような親水基と炭素−炭素二重結合を有する官能基とを有する化合物が含まれる組成物を重合することにより、得られる硬化物に親水性が付与され得る。
【００２３】
上記アニオン性親水基としては、例えば、スルホン酸基、カルボキシル基、リン酸基、Ｏ−硫酸基（−Ｏ−ＳＯ3-）、およびＮ−硫酸基（−ＮＨ−ＳＯ3-）などが挙げられる。これらアニオン性親水基の中でも、スルホン酸基、カルボキシル基、およびリン酸基が好ましい。
【００２４】
上記アニオン性親水基は塩の形になって上記化合物（Ｉ）に含まれていてもよい。
【００２５】
したがって、典型的には、スルホン酸基は下記式（α）、カルボキシル基は下記式（β）、リン酸基は、下記式（γ１）または（γ２）の形で化合物（Ｉ）に含まれていればよい。
−ＳＯ3Ｍ  （α）    −ＣＯＯＭ（β）    −ＯＰ＝Ｏ（ＯＭ）2（γ１）    （−Ｏ）2Ｐ＝Ｏ（ＯＭ）1（γ２）
上記式（α）〜（γ２）中、Ｍは、水素イオン、アンモニウムイオン、アルカリ金属イオン、及び１／２原子のアルカリ土類金属選ばれる少なくとも１つの１価カチオンである。
【００２６】
なお、本発明でいうアンモニウムイオンとは、アンモニア、１級アミン、２級アミン又は３級アミンに水素イオンが結合してできた陽イオンである。上記アンモニウムイオンとしては、親水性の観点からは、アンモニア及び炭素数の少ないアミンに水素イオンが結合した陽イオンが好ましく、アンモニアに水素イオンが結合して形成されるアンモニウムイオン、メチルアンモニウムがより好ましい。
【００２７】
上記アルカリ金属としては、例えば、リチウム、ナトリウム、カリウム、ルビジウムなどが挙げられる。
【００２８】
上記アルカリ土類金属としては、例えば、ベリリウム、マグネシウム、カルシウム、ストロンチウム、バリウムなどが挙げられる。
【００２９】
上記Ｍの中でもアルカリ金属イオンが好ましく、ナトリウムイオン、カリウムイオン、及びルビジウムイオンがより好ましい。
【００３０】
上記カチオン性親水基としては、例えば、４級アンモニウム基、ベタイン基、およびアミンオキシド基などが挙げられる。これらカチオン性親水基の中でも、４級アンモニウム基およびベタイン基が好ましい。
【００３１】
上記水酸基としては、本発明の効果を奏する限り、アルコール性水酸基、フェノール性水酸基のいずれであってもよいが、アルコール性水酸基が好ましい。
【００３２】
上記化合物（Ｉ）が有する親水基としては、アニオン性親水基が好ましい。
【００３３】
重合性炭素−炭素二重結合を有する官能基としては、その官能基がラジカル重合またはイオン重合可能であれば特に制限はないが、例えば、アクリロイル基、メタクリロイル基、アクリロイルオキシ基、メタクリロイルオキシ基、アクリロイルチオ基、メタクリロイルチオ基、アクリルアミド基、メタクリルアミド基、アリル基、ビニル基、イソプロペニル基、マレイル基（−ＣＯ−ＣＨ＝ＣＨ−ＣＯ−）、イタコニル基（−ＣＯ−ＣＨ＝ＣＨ−ＣＯ−）、およびスチリル基などが挙げられる。なお、本明細書中、アクリロイルとメタクリロイルとを総称して（メタ）アクリロイル、アクリロイルオキシとメタクリロイルオキシとを総称して（メタ）アクリロイルオキシ、アクリロイルチオとメタクリロイルチオとを総称して（メタ）アクリロイルチオ、アクリルアミドとメタクリルアミドとを総称して（メタ）アクリルアミドと称することもある。
【００３４】
上記化合物（Ｉ）が下記一般式（１００）で表される化合物が好ましい。
【００３５】
【化１】
2015087810.tif 000003
上記式（１００）中、Ａは重合性炭素−炭素二重結合を有する官能基を１〜５個有する炭素数２〜１００の有機基を表し、ＣＤは、下記一般式（１０１）〜（１１４）から選ばれる少なくとも１つの親水基を含む基を表し、ｎはＣＤに結合するＡの数であり、１または２を表し、ｎ０はＡに結合するＣＤの数であり、１〜５の整数を表す。ただし、ＣＤが水酸基を含む基の場合、ｎは１であり、且つＡ中に含まれるは重合性炭素−炭素二重結合を有する官能基は１個である。
【００３６】
上記ＣＤとなる、アニオン性親水基を含む基としては、例えば、下記一般式（１０１）〜（１０７）で表される親水基が挙げられる。
【００３７】
【化２】
2015087810.tif 000004
上記式（１０１）中、Ｍは水素原子、アルカリ金属、１／２原子のアルカリ土類金属、またはアンモニウムイオンを表し、＃１は式（１００）のＡに含まれる炭素原子に結合する結合手を表す。
【００３８】
【化３】
2015087810.tif 000005
上記式（１０２）中、Ｍは水素原子、アルカリ金属、１／２原子のアルカリ土類金属、またはアンモニウムイオンを表し、＃１は式（１００）のＡに含まれる炭素原子に結合する結合手を表す。
【００３９】
【化４】
2015087810.tif 000006
上記式（１０３）中、Ｍは水素原子、アルカリ金属、１／２原子のアルカリ土類金属、またはアンモニウムイオンを表し、＃１は式（１００）のＡに含まれる炭素原子に結合する結合手を表す。
【００４０】
【化５】
2015087810.tif 000007
上記式（１０４）中、Ｍは水素原子、アルカリ金属、１／２原子のアルカリ土類金属、アンモニウムイオン、およびアミンイオンを表し、＃１は式（１００）のＡに含まれる炭素原子に結合する結合手を表す。
【００４１】
【化６】
2015087810.tif 000008
上記式（１０５）中、ｒ5およびｒ6は、独立して水素原子、メチル基、エチル基、または水酸基を表し、ｎ５０は０〜５の整数を表し、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。
【００４２】
【化７】
2015087810.tif 000009
上記式（１０６）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃１は式（１００）のＡに含まれる炭素原子に結合する結合手を表す。
【００４３】
【化８】
2015087810.tif 000010
上記式（１０７）中、Ｍは水素原子、アルカリ金属、１／２原子のアルカリ土類金属、またはアンモニウムイオンを表し、＃１は式（１００）のＡに含まれる炭素原子に結合する結合手を表す。
【００４４】
上記ＣＤとなる、水酸基を含む基としては、例えば、下記一般式（１０８）〜（１１１）で表される親水基が挙げられる。
【００４５】
【化９】
2015087810.tif 000011
上記式（１０８）中、ｎ１は０〜１００の整数を表し、ｒ1およびｒ2は、独立して水素原子、メチル基、エチル基、または水酸基を表し、ｎ１が２以上の場合はｒ1同士およびｒ2同士は同一でも異なってもよい。＃１は式（１００）のＡに含まれる炭素原子に結合する結合手を表す。
【００４６】
【化１０】
2015087810.tif 000012
上記式（１０９）中、Ｘは、−Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよい。＃１は式（１００）のＡに含まれる炭素原子に結合する結合手を表す。
【００４７】
【化１１】
2015087810.tif 000013
上記式（１１０）中、＃１は式（１００）のＡに含まれる炭素原子に結合する結合手を表す。
【００４８】
【化１２】
2015087810.tif 000014
上記式（１１１）中、Ｘ3およびＸ4は、独立して、−ＣＨ2−、−ＣＨ（ＯＨ）−、または−ＣＯ−を表し、ｎ３０は０〜３の整数を表し、ｎ５０は０〜５の整数を表し、ｎ３０が２以上の場合、Ｘ3同士は同一でも異なっても良い。ｎ５０が２以上の場合、Ｘ4同士は同一でも異なっても良く、＃１は式（１００）のＡに含まれる炭素原子に結合する結合手を表す。
【００４９】
上記ＣＤとなる、カチオン性親水基を含む基としては、例えば、下記一般式（１１２）〜（１１４）で表される親水基が挙げられる。
【００５０】
【化１３】
2015087810.tif 000015
上記式（１１２）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００５１】
【化１４】
2015087810.tif 000016
上記式（１１３）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００５２】
【化１５】
2015087810.tif 000017
上記式（１１４）中、Ｒ6〜Ｒ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃１は式（１００）のＡに含まれる炭素原子に結合する結合手を表す。
【００５３】
上記式（１００）中の、Ａとしては、下記一般式（１２０）〜（１３０）で表される重合性炭素−炭素二重結合を有する官能基を１つまたは２つ有する炭素数２〜１００の有機基が好ましい。ただし、一般式（１００）中のＣＤが水酸基を有する基の場合、Ａは下記一般式（１２０）〜（１２６）から選ばれる少なくとも１つの重合性炭素−炭素二重結合を有する官能基が好ましい。
【００５４】
【化１６】
2015087810.tif 000018
上記式（１２０）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、＃２は上記一般式（１０１）〜（１１４）で表される基から選ばれる少なくとも１つの基に含まれる＃１に結合する結合手を表す。
【００５５】
【化１７】
2015087810.tif 000019
上記式（１２１）中、Ｘは、−Ｏ−，−Ｓ−，−ＮＨ−，または−ＮＣＨ3−を表し、ｒは水素原子またはメチル基を表し、ｒ1〜ｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、ｎ１は０〜１００の整数を表し、＃２は上記一般式（１０１）〜（１１４）で表される基から選ばれる少なくとも１つの基に含まれる＃１に結合する結合手を表す。
【００５６】
【化１８】
2015087810.tif 000020
上記式（１２２）中、Ｘは、−Ｏ−，−Ｓ−，−ＮＨ−，または−ＮＣＨ3−を表し、ｒは水素原子またはメチル基を表し、ｒ1〜ｒ4は、独立して、水素原子、メチル基、エチル基、または水酸基を表し、ｍ２は０〜５の整数を表し、ｍ１は０〜１０の整数を表し、ｎ０は１〜５の整数を表し、ｎ１は０〜１００の整数を表し、＃２は上記一般式（１０１）〜（１１４）で表される基から選ばれる少なくとも１つの基に含まれる＃１に結合する結合手を表す。
【００５７】
【化１９】
2015087810.tif 000021
上記式（１２３）中、ｒは水素原子またはメチル基を表し、ｒ1およびｒ2は、独立して、水素原子、メチル基、エチル基、または水酸基を表し、ｍ１は０〜１０の整数を表し、＃２は上記一般式（１０１）〜（１１４）で表される基から選ばれる少なくとも１つの基に含まれる＃１に結合する結合手を表す。
【００５８】
【化２０】
2015087810.tif 000022
上記式（１２４）中、ｒは水素原子またはメチル基を表し、ｒ1およびｒ2は、独立して、水素原子、メチル基、エチル基、または水酸基を表し、ｍ１は０〜１０の整数、ｍ２は、独立して、０〜５の整数を表し、ｎ０は１〜５の整数を表し、＃２は上記一般式（１０１）〜（１１４）で表される基から選ばれる少なくとも１つの基に含まれる＃１に結合する結合手を表す。
【００５９】
【化２１】
2015087810.tif 000023
上記式（１２５）中、ｒ1およびｒ2は、独立して、水素原子、メチル基、エチル基、または水酸基を表し、＃２は上記一般式（１０１）〜（１１４）で表される基から選ばれる少なくとも１つの基に含まれる＃１に結合する結合手を表す。
【００６０】
【化２２】
2015087810.tif 000024
上記式（１２６）中、ｒ1は水素原子、メチル基、エチル基、または水酸基を表し、＃２は上記一般式（１０１）〜（１１４）で表される基から選ばれる少なくとも１つの基に含まれる＃１に結合する結合手を表す。
【００６１】
【化２３】
2015087810.tif 000025
上記式（１２７）中、Ｘは、−Ｏ−，−Ｓ−，−ＮＨ−，または−ＮＣＨ3−を表し、ｒおよびｒ0は、独立して、水素原子またはメチル基を表し、ｒ5およびｒ6は、独立して、水素原子、メチル基、エチル基、または水酸基を表し、Ｒ10は、水素原子、炭素数１〜１０のアルキル基、炭素数３〜１０のシクロアルキル基、フェニル基、ベンジル基、水酸基、ヒドロキシメチル、またはヒドロキシエチルを表し、ｍ０は１〜１０の整数を表し、＃２は上記一般式（１０１）〜（１０７）および（１１２）〜（１１４）で表される基から選ばれる少なくとも１つの基に含まれる＃１に結合する結合手を表す。
【００６２】
【化２４】
2015087810.tif 000026
上記式（１２８）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。
【００６３】
【化２５】
2015087810.tif 000027
上記式（１２９）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。
【００６４】
【化２６】
2015087810.tif 000028
上記式（１３０）中、ｒは、独立して、水素原子またはメチル基を表し、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は０〜１０の整数を表し、＃２は上記一般式（１０１）〜（１０７）および（１１２）〜（１１４）で表される基から選ばれる少なくとも１つの基に含まれる＃１に結合する結合手を表す。
【００６５】
上記化合物（Ｉ）となるアニオン性親水基を有する化合物としては、これらの中でも、下記一般式（Ｉａ）〜（Ｉｆ）で示される化合物が好ましい。
【００６６】
【化２７】
2015087810.tif 000029
上記式（Ｉａ）中、ｑは０または１を表し、Ｒは芳香環、脂肪族環状基、エーテル基、およびエステル基から選ばれる少なくとも１つの基を含んでいてもよい炭素数１〜６００の２価の脂肪族炭化水素基を表し、Ｄ1はｑが１の場合は（メタ）アクリロイルオキシ基、（メタ）アクリロイルチオ基、（メタ）アクリルアミド基、ビニル基、アリル基、イソプロペニル基、またはスチリル基を表し、ｑが０の場合はビニル基、アリル基、イソプロペニル基、またはスチリル基を表し、Ｍは、水素イオン、アンモニウムイオン、アルカリ金属イオン、または１／２原子のアルカリ土類金属イオンを表す。
【００６７】
【化２８】
2015087810.tif 000030
上記式（Ｉｂ）中、Ｘは、−Ｏ−，−Ｓ−，−ＮＨ−，または−ＮＣＨ3−を表し、ｒおよびｒ０は、独立して、水素原子またはメチル基を表し、ｒ5およびｒ6は、独立して、水素原子、メチル基、エチル基、または水酸基を表し、Ｒ10は、水素原子、炭素数１〜１０のアルキル基、炭素数３〜１０のシクロアルキル基、フェニル基、ベンジル基、水酸基、ヒドロキシメチル、またはヒドロキシエチルを表し、ｍ０は１〜１０の整数を表し、Ｍは、水素イオン、アンモニウムイオン、アルカリ金属イオン、または１／２原子のアルカリ土類金属イオンを表す。
【００６８】
上記一般式（Ｉｂ）で表される化合物としては、例えば、２，２−ビス（（メタ）アクリロイルオキシメチル）酢酸スルホメチルエステル、２，２−ビス（（メタ）アクリロイルオキシメチル）酢酸スルホメチルエステルリチウム、２，２−ビス（（メタ）アクリロイルオキシメチル）酢酸スルホメチルエステルナトリウム、２，２−ビス（（メタ）アクリロイルオキシメチル）酢酸スルホメチルエステルカリウム、２，２−ビス（（メタ）アクリロイルオキシメチル）酢酸スルホメチルエステルアンモニウム、２，２−ビス（（メタ）アクリロイルオキシメチル）酢酸スルホメチルエステルマグネシウム、２，２−ビス（（メタ）アクリロイルオキシメチル）酢酸スルホメチルエステルカルシウム、２，２−ビス（（メタ）アクリロイルオキシメチル）酢酸−２−スルホエチルエステル、２，２−ビス（（メタ）アクリロイルオキシメチル）酢酸−２−スルホエチルエステルリチウム、２，２−ビス（（メタ）アクリロイルオキシメチル）酢酸−２−スルホエチルエステルナトリウム、２，２−ビス（（メタ）アクリロイルオキシメチル）酢酸−２−スルホエチルエステルカリウム、２，２−ビス（（メタ）アクリロイルオキシメチル）酢酸−２−スルホエチルエステルアンモニウム、２，２−ビス（（メタ）アクリロイルオキシメチル）酢酸−２−スルホエチルエステルマグネシウム、２，２−ビス（（メタ）アクリロイルオキシメチル）酢酸−２−スルホエチルエステルカルシウム、２，２−ビス（（メタ）アクリロイルオキシメチル）酢酸−３−スルホプロピルエステル、２，２−ビス（（メタ）アクリロイルオキシメチル）酢酸−３−スルホプロピルエステルリチウム、２，２−ビス（（メタ）アクリロイルオキシメチル）酢酸−３−スルホプロピルエステルナトリウム、２，２−ビス（（メタ）アクリロイルオキシメチル）酢酸−３−スルホプロピルエステルカリウム、２，２−ビス（（メタ）アクリロイルオキシメチル）酢酸−３−スルホプロピルエステルアンモニウム、２，２−ビス（（メタ）アクリロイルオキシメチル）酢酸−３−スルホプロピルエステルマグネシウム、２，２−ビス（（メタ）アクリロイルオキシメチル）酢酸−３−スルホプロピルエステルカルシウム、２，２−ビス（（メタ）アクリロイルオキシメチル）酢酸−２−スルホプロピルエステル、２，２−ビス（（メタ）アクリロイルオキシメチル）酢酸−２−スルホプロピルエステルリチウム、２，２−ビス（（メタ）アクリロイルオキシメチル）酢酸−２−スルホプロピルエステルナトリウム、２，２−ビス（（メタ）アクリロイルオキシメチル）酢酸−２−スルホプロピルエステルカリウム、２，２−ビス（（メタ）アクリロイルオキシメチル）酢酸−２−スルホプロピルエステルアンモニウム、２，２−ビス（（メタ）アクリロイルオキシメチル）酢酸−２−スルホプロピルエステルマグネシウム、２，２−ビス（（メタ）アクリロイルオキシメチル）酢酸−２−スルホプロピルエステルカルシウム、２，２−ビス（（メタ）アクリロイルオキシメチル）酢酸−４−スルホブチルエステル、２，２−ビス（（メタ）アクリロイルオキシメチル）酢酸−４−スルホブチルエステルリチウム、２，２−ビス（（メタ）アクリロイルオキシメチル）酢酸−４−スルホブチルエステルナトリウム、２，２−ビス（（メタ）アクリロイルオキシメチル）酢酸−４−スルホブチルエステルカリウム、２，２−ビス（（メタ）アクリロイルオキシメチル）酢酸−４−スルホブチルエステルアンモニウム、２，２−ビス（（メタ）アクリロイルオキシメチル）酢酸−４−スルホブチルエステルマグネシウム、２，２−ビス（（メタ）アクリロイルオキシメチル）酢酸−４−スルホブチルエステルカルシウム、２，２−ビス（（メタ）アクリロイルオキシメチル）酢酸−６−スルホヘキシルエステル、２，２−ビス（（メタ）アクリロイルオキシメチル）酢酸−６−スルホヘキシルエステルリチウム、２，２−ビス（（メタ）アクリロイルオキシメチル）酢酸−６−スルホヘキシルエステルナトリウム、２，２−ビス（（メタ）アクリロイルオキシメチル）酢酸−６−スルホヘキシルエステルカリウム、２，２−ビス（（メタ）アクリロイルオキシメチル）酢酸−６−スルホヘキシルエステルアンモニウム、２，２−ビス（（メタ）アクリロイルオキシメチル）酢酸−６−スルホヘキシルエステルマグネシウム、２，２−ビス（（メタ）アクリロイルオキシメチル）酢酸−６−スルホヘキシルエステルカルシウム、２，２−ビス（（メタ）アクリロイルオキシメチル）酢酸−１０−スルホデシルエステルカリウム、２，２−ビス（（メタ）アクリロイルオキシメチル）酢酸−３−スルホプロピルエステル、２，２−ビス（（メタ）アクリロイルオキシメチル）酢酸−３−スルホプロピルエステルリチウム、２，２−ビス（（メタ）アクリロイルオキシメチル）酢酸−３−スルホプロピルエステルナトリウム、２，２−ビス（（メタ）アクリロイルオキシメチル）酢酸−３−スルホプロピルエステルカリウム、２，２−ビス（（メタ）アクリロイルオキシメチル）酢酸−３−スルホプロピルエステルアンモニウム、２，２−ビス（（メタ）アクリロイルオキシメチル）酢酸−３−スルホプロピルエステルマグネシウム、２，２−ビス（（メタ）アクリロイルオキシメチル）酢酸−３−スルホプロピルエステルカルシウム、２，２−ビス（（メタ）アクリロイルオキシメチル）プロピオン酸スルホメチルエステル、２，２−ビス（（メタ）アクリロイルオキシメチル）プロピオン酸スルホメチルエステルリチウム、２，２−ビス（（メタ）アクリロイルオキシメチル）プロピオン酸スルホメチルエステルナトリウム、２，２−ビス（（メタ）アクリロイルオキシメチル）プロピオン酸スルホメチルエステルカリウム、２，２−ビス（（メタ）アクリロイルオキシメチル）プロピオン酸スルホメチルエステルアンモニウム、２，２−ビス（（メタ）アクリロイルオキシメチル）プロピオン酸スルホメチルエステルマグネシウム、
２，２−ビス（（メタ）アクリロイルオキシメチル）プロピオン酸スルホメチルエステルカルシウム、２，２−ビス（（メタ）アクリロイルオキシメチル）プロピオン酸−２−スルホエチルエステル、２，２−ビス（（メタ）アクリロイルオキシメチル）プロピオン酸−２−スルホエチルエステルリチウム、２，２−ビス（（メタ）アクリロイルオキシメチル）プロピオン酸−２−スルホエチルエステルナトリウム、２，２−ビス（（メタ）アクリロイルオキシメチル）プロピオン酸−２−スルホエチルエステルカリウム、２，２−ビス（（メタ）アクリロイルオキシメチル）プロピオン酸−２−スルホエチルエステルアンモニウム、２，２−ビス（（メタ）アクリロイルオキシメチル）プロピオン酸−２−スルホエチルエステルマグネシウム、２，２−ビス（（メタ）アクリロイルオキシメチル）プロピオン酸−２−スルホエチルエステルカルシウム、２，２−ビス（（メタ）アクリロイルオキシメチル）プロピオン酸−３−スルホプロピルエステル、２，２−ビス（（メタ）アクリロイルオキシメチル）プロピオン酸−３−スルホプロピルエステルリチウム、２，２−ビス（（メタ）アクリロイルオキシメチル）プロピオン酸−３−スルホプロピルエステルナトリウム、２，２−ビス（（メタ）アクリロイルオキシメチル）プロピオン酸−３−スルホプロピルエステルカリウム、２，２−ビス（（メタ）アクリロイルオキシメチル）プロピオン酸−３−スルホプロピルエステルアンモニウム、２，２−ビス（（メタ）アクリロイルオキシメチル）プロピオン酸−３−スルホプロピルエステルマグネシウム、２，２−ビス（（メタ）アクリロイルオキシメチル）プロピオン酸−３−スルホプロピルエステルカルシウム、２，２−ビス（（メタ）アクリロイルオキシメチル）プロピオン酸−２−スルホプロピルエステル、２，２−ビス（（メタ）アクリロイルオキシメチル）プロピオン酸−２−スルホプロピルエステルリチウム、２，２−ビス（（メタ）アクリロイルオキシメチル）プロピオン酸−２−スルホプロピルエステルナトリウム、２，２−ビス（（メタ）アクリロイルオキシメチル）プロピオン酸−２−スルホプロピルエステルカリウム、２，２−ビス（（メタ）アクリロイルオキシメチル）プロピオン酸−２−スルホプロピルエステルアンモニウム、２，２−ビス（（メタ）アクリロイルオキシメチル）プロピオン酸−２−スルホプロピルエステルマグネシウム、２，２−ビス（（メタ）アクリロイルオキシメチル）プロピオン酸−２−スルホプロピルエステルカルシウム、２，２−ビス（（メタ）アクリロイルオキシメチル）プロピオン酸−４−スルホブチルエステル、２，２−ビス（（メタ）アクリロイルオキシメチル）プロピオン酸−４−スルホブチルエステルリチウム、２，２−ビス（（メタ）アクリロイルオキシメチル）プロピオン酸−４−スルホブチルエステルナトリウム、２，２−ビス（（メタ）アクリロイルオキシメチル）プロピオン酸−４−スルホブチルエステルカリウム、
２，２−ビス（（メタ）アクリロイルオキシメチル）プロピオン酸−４−スルホブチルエステルアンモニウム、２，２−ビス（（メタ）アクリロイルオキシメチル）プロピオン酸−４−スルホブチルエステルマグネシウム、２，２−ビス（（メタ）アクリロイルオキシメチル）プロピオン酸−４−スルホブチルエステルカルシウム、２，２−ビス（（メタ）アクリロイルオキシメチル）プロピオン酸−６−スルホヘキシルエステル、２，２−ビス（（メタ）アクリロイルオキシメチル）プロピオン酸−６−スルホヘキシルエステルリチウム、２，２−ビス（（メタ）アクリロイルオキシメチル）プロピオン酸−６−スルホヘキシルエステルナトリウム、２，２−ビス（（メタ）アクリロイルオキシメチル）プロピオン酸−６−スルホヘキシルエステルカリウム、２，２−ビス（（メタ）アクリロイルオキシメチル）プロピオン酸−６−スルホヘキシルエステルアンモニウム、２，２−ビス（（メタ）アクリロイルオキシメチル）プロピオン酸−６−スルホヘキシルエステルマグネシウム、２，２−ビス（（メタ）アクリロイルオキシメチル）プロピオン酸−６−スルホヘキシルエステルカルシウム、２，２−ビス（（メタ）アクリロイルオキシメチル）プロピオン酸−１０−スルホデシルエステルカリウム、２，２−ビス（（メタ）アクリロイルオキシメチル）プロピオン酸−３−スルホプロピルエステル、２，２−ビス（（メタ）アクリロイルオキシメチル）プロピオン酸−３−スルホプロピルエステルリチウム、２，２−ビス（（メタ）アクリロイルオキシメチル）プロピオン酸−３−スルホプロピルエステルナトリウム、２，２−ビス（（メタ）アクリロイルオキシメチル）プロピオン酸−３−スルホプロピルエステルカリウム、２，２−ビス（（メタ）アクリロイルオキシメチル）プロピオン酸−３−スルホプロピルエステルアンモニウム、２，２−ビス（（メタ）アクリロイルオキシメチル）プロピオン酸−３−スルホプロピルエステルマグネシウム、２，２−ビス（（メタ）アクリロイルオキシメチル）プロピオン酸−３−スルホプロピルエステルカルシウム、２，２−ビス（（メタ）アクリロイルオキシメチル）酪酸スルホメチルエステル、２，２−ビス（（メタ）アクリロイルオキシメチル）酪酸スルホメチルエステルリチウム、２，２−ビス（（メタ）アクリロイルオキシメチル）酪酸スルホメチルエステルナトリウム、２，２−ビス（（メタ）アクリロイルオキシメチル）酪酸スルホメチルエステルカリウム、２，２−ビス（（メタ）アクリロイルオキシメチル）酪酸スルホメチルエステルアンモニウム、２，２−ビス（（メタ）アクリロイルオキシメチル）酪酸スルホメチルエステルマグネシウム、２，２−ビス（（メタ）アクリロイルオキシメチル）酪酸スルホメチルエステルカルシウム、２，２−ビス（（メタ）アクリロイルオキシメチル）酪酸−２−スルホエチルエステル、２，２−ビス（（メタ）アクリロイルオキシメチル）酪酸−２−スルホエチルエステルリチウム、２，２−ビス（（メタ）アクリロイルオキシメチル）酪酸−２−スルホエチルエステルナトリウム、２，２−ビス（（メタ）アクリロイルオキシメチル）酪酸−２−スルホエチルエステルカリウム、２，２−ビス（（メタ）アクリロイルオキシメチル）酪酸−２−スルホエチルエステルアンモニウム、２，２−ビス（（メタ）アクリロイルオキシメチル）酪酸−２−スルホエチルエステルマグネシウム、２，２−ビス（（メタ）アクリロイルオキシメチル）酪酸−２−スルホエチルエステルカルシウム、２，２−ビス（（メタ）アクリロイルオキシメチル）酪酸−３−スルホプロピルエステル、２，２−ビス（（メタ）アクリロイルオキシメチル）酪酸−３−スルホプロピルエステルリチウム、２，２−ビス（（メタ）アクリロイルオキシメチル）酪酸−３−スルホプロピルエステルナトリウム、２，２−ビス（（メタ）アクリロイルオキシメチル）酪酸−３−スルホプロピルエステルカリウム、２，２−ビス（（メタ）アクリロイルオキシメチル）酪酸−３−スルホプロピルエステルアンモニウム、２，２−ビス（（メタ）アクリロイルオキシメチル）酪酸−３−スルホプロピルエステルマグネシウム、２，２−ビス（（メタ）アクリロイルオキシメチル）酪酸−３−スルホプロピルエステルカルシウム、２，２−ビス（（メタ）アクリロイルオキシメチル）酪酸−２−スルホプロピルエステル、２，２−ビス（（メタ）アクリロイルオキシメチル）酪酸−２−スルホプロピルエステルリチウム、２，２−ビス（（メタ）アクリロイルオキシメチル）酪酸−２−スルホプロピルエステルナトリウム、２，２−ビス（（メタ）アクリロイルオキシメチル）酪酸−２−スルホプロピルエステルカリウム、２，２−ビス（（メタ）アクリロイルオキシメチル）酪酸−２−スルホプロピルエステルアンモニウム、２，２−ビス（（メタ）アクリロイルオキシメチル）酪酸−２−スルホプロピルエステルマグネシウム、２，２−ビス（（メタ）アクリロイルオキシメチル）酪酸−２−スルホプロピルエステルカルシウム、２，２−ビス（（メタ）アクリロイルオキシメチル）酪酸−４−スルホブチルエステル、２，２−ビス（（メタ）アクリロイルオキシメチル）酪酸−４−スルホブチルエステルリチウム、２，２−ビス（（メタ）アクリロイルオキシメチル）酪酸−４−スルホブチルエステルナトリウム、２，２−ビス（（メタ）アクリロイルオキシメチル）酪酸−４−スルホブチルエステルカリウム、２，２−ビス（（メタ）アクリロイルオキシメチル）酪酸−４−スルホブチルエステルアンモニウム、２，２−ビス（（メタ）アクリロイルオキシメチル）酪酸−４−スルホブチルエステルマグネシウム、２，２−ビス（（メタ）アクリロイルオキシメチル）酪酸−４−スルホブチルエステルカルシウム、２，２−ビス（（メタ）アクリロイルオキシメチル）酪酸−６−スルホヘキシルエステル、２，２−ビス（（メタ）アクリロイルオキシメチル）酪酸−６−スルホヘキシルエステルリチウム、２，２−ビス（（メタ）アクリロイルオキシメチル）酪酸−６−スルホヘキシルエステルナトリウム、２，２−ビス（（メタ）アクリロイルオキシメチル）酪酸−６−スルホヘキシルエステルカリウム、２，２−ビス（（メタ）アクリロイルオキシメチル）酪酸−６−スルホヘキシルエステルアンモニウム、２，２−ビス（（メタ）アクリロイルオキシメチル）酪酸−６−スルホヘキシルエステルマグネシウム、２，２−ビス（（メタ）アクリロイルオキシメチル）酪酸−６−スルホヘキシルエステルカルシウム、２，２−ビス（（メタ）アクリロイルオキシメチル）酪酸−１０−スルホデシルエステルカリウム、２，２−ビス（（メタ）アクリロイルオキシメチル）酪酸−３−スルホプロピルエステル、
２，２−ビス（（メタ）アクリロイルオキシメチル）酪酸−３−スルホプロピルエステルリチウム、２，２−ビス（（メタ）アクリロイルオキシメチル）酪酸−３−スルホプロピルエステルナトリウム、２，２−ビス（（メタ）アクリロイルオキシメチル）酪酸−３−スルホプロピルエステルカリウム、２，２−ビス（（メタ）アクリロイルオキシメチル）酪酸−３−スルホプロピルエステルアンモニウム、２，２−ビス（（メタ）アクリロイルオキシメチル）酪酸−３−スルホプロピルエステルマグネシウム、２，２−ビス（（メタ）アクリロイルオキシメチル）酪酸−３−スルホプロピルエステルカルシウム、２，２−ビス（（メタ）アクリロイルオキシメチル）吉草酸スルホメチルエステル、２，２−ビス（（メタ）アクリロイルオキシメチル）吉草酸スルホメチルエステルリチウム、２，２−ビス（（メタ）アクリロイルオキシメチル）吉草酸スルホメチルエステルナトリウム、２，２−ビス（（メタ）アクリロイルオキシメチル）吉草酸スルホメチルエステルカリウム、２，２−ビス（（メタ）アクリロイルオキシメチル）吉草酸スルホメチルエステルアンモニウム、２，２−ビス（（メタ）アクリロイルオキシメチル）吉草酸スルホメチルエステルマグネシウム、２，２−ビス（（メタ）アクリロイルオキシメチル）吉草酸スルホメチルエステルカルシウム、２，２−ビス（（メタ）アクリロイルオキシメチル）吉草酸−２−スルホエチルエステル、２，２−ビス（（メタ）アクリロイルオキシメチル）吉草酸−２−スルホエチルエステルリチウム、２，２−ビス（（メタ）アクリロイルオキシメチル）吉草酸−２−スルホエチルエステルナトリウム、２，２−ビス（（メタ）アクリロイルオキシメチル）吉草酸−２−スルホエチルエステルカリウム、２，２−ビス（（メタ）アクリロイルオキシメチル）吉草酸−２−スルホエチルエステルアンモニウム、２，２−ビス（（メタ）アクリロイルオキシメチル）吉草酸−２−スルホエチルエステルマグネシウム、２，２−ビス（（メタ）アクリロイルオキシメチル）吉草酸−２−スルホエチルエステルカルシウム、２，２−ビス（（メタ）アクリロイルオキシメチル）吉草酸−３−スルホプロピルエステル、２，２−ビス（（メタ）アクリロイルオキシメチル）吉草酸−３−スルホプロピルエステルリチウム、２，２−ビス（（メタ）アクリロイルオキシメチル）吉草酸−３−スルホプロピルエステルナトリウム、２，２−ビス（（メタ）アクリロイルオキシメチル）吉草酸−３−スルホプロピルエステルカリウム、２，２−ビス（（メタ）アクリロイルオキシメチル）吉草酸−３−スルホプロピルエステルアンモニウム、２，２−ビス（（メタ）アクリロイルオキシメチル）吉草酸−３−スルホプロピルエステルマグネシウム、２，２−ビス（（メタ）アクリロイルオキシメチル）吉草酸−３−スルホプロピルエステルカルシウム、２，２−ビス（（メタ）アクリロイルオキシメチル）吉草酸−２−スルホプロピルエステル、２，２−ビス（（メタ）アクリロイルオキシメチル）吉草酸−２−スルホプロピルエステルリチウム、２，２−ビス（（メタ）アクリロイルオキシメチル）吉草酸−２−スルホプロピルエステルナトリウム、２，２−ビス（（メタ）アクリロイルオキシメチル）吉草酸−２−スルホプロピルエステルカリウム、２，２−ビス（（メタ）アクリロイルオキシメチル）吉草酸−２−スルホプロピルエステルアンモニウム、２，２−ビス（（メタ）アクリロイルオキシメチル）吉草酸−２−スルホプロピルエステルマグネシウム、２，２−ビス（（メタ）アクリロイルオキシメチル）吉草酸−２−スルホプロピルエステルカルシウム、２，２−ビス（（メタ）アクリロイルオキシメチル）吉草酸−４−スルホブチルエステル、２，２−ビス（（メタ）アクリロイルオキシメチル）吉草酸−４−スルホブチルエステルリチウム、２，２−ビス（（メタ）アクリロイルオキシメチル）吉草酸−４−スルホブチルエステルナトリウム、２，２−ビス（（メタ）アクリロイルオキシメチル）吉草酸−４−スルホブチルエステルカリウム、２，２−ビス（（メタ）アクリロイルオキシメチル）吉草酸−４−スルホブチルエステルアンモニウム、２，２−ビス（（メタ）アクリロイルオキシメチル）吉草酸−４−スルホブチルエステルマグネシウム、２，２−ビス（（メタ）アクリロイルオキシメチル）吉草酸−４−スルホブチルエステルカルシウム、２，２−ビス（（メタ）アクリロイルオキシメチル）吉草酸−６−スルホヘキシルエステル、２，２−ビス（（メタ）アクリロイルオキシメチル）吉草酸−６−スルホヘキシルエステルリチウム、２，２−ビス（（メタ）アクリロイルオキシメチル）吉草酸−６−スルホヘキシルエステルナトリウム、２，２−ビス（（メタ）アクリロイルオキシメチル）吉草酸−６−スルホヘキシルエステルカリウム、２，２−ビス（（メタ）アクリロイルオキシメチル）吉草酸−６−スルホヘキシルエステルアンモニウム、２，２−ビス（（メタ）アクリロイルオキシメチル）吉草酸−６−スルホヘキシルエステルマグネシウム、２，２−ビス（（メタ）アクリロイルオキシメチル）吉草酸−６−スルホヘキシルエステルカルシウム、２，２−ビス（（メタ）アクリロイルオキシメチル）吉草酸−１０−スルホデシルエステルカリウム、２，２−ビス（（メタ）アクリロイルオキシメチル）吉草酸−３−スルホプロピルエステル、２，２−ビス（（メタ）アクリロイルオキシメチル）吉草酸−３−スルホプロピルエステルリチウム、２，２−ビス（（メタ）アクリロイルオキシメチル）吉草酸−３−スルホプロピルエステルナトリウム、２，２−ビス（（メタ）アクリロイルオキシメチル）吉草酸−３−スルホプロピルエステルカリウム、２，２−ビス（（メタ）アクリロイルオキシメチル）吉草酸−３−スルホプロピルエステルアンモニウム、２，２−ビス（（メタ）アクリロイルオキシメチル）吉草酸−３−スルホプロピルエステルマグネシウム、２，２−ビス（（メタ）アクリロイルオキシメチル）吉草酸−３−スルホプロピルエステルカルシウム、２，２−ビス（（メタ）アクリロイルオキシメチル）カプロン酸スルホメチルエステル、２，２−ビス（（メタ）アクリロイルオキシメチル）カプロン酸スルホメチルエステルリチウム、２，２−ビス（（メタ）アクリロイルオキシメチル）カプロン酸スルホメチルエステルナトリウム、２，２−ビス（（メタ）アクリロイルオキシメチル）カプロン酸スルホメチルエステルカリウム、２，２−ビス（（メタ）アクリロイルオキシメチル）カプロン酸スルホメチルエステルアンモニウム、２，２−ビス（（メタ）アクリロイルオキシメチル）カプロン酸スルホメチルエステルマグネシウム、２，２−ビス（（メタ）アクリロイルオキシメチル）カプロン酸スルホメチルエステルカルシウム、２，２−ビス（（メタ）アクリロイルオキシメチル）カプロン酸−２−スルホエチルエステル、２，２−ビス（（メタ）アクリロイルオキシメチル）カプロン酸−２−スルホエチルエステルリチウム、２，２−ビス（（メタ）アクリロイルオキシメチル）カプロン酸−２−スルホエチルエステルナトリウム、２，２−ビス（（メタ）アクリロイルオキシメチル）カプロン酸−２−スルホエチルエステルカリウム、２，２−ビス（（メタ）アクリロイルオキシメチル）カプロン酸−２−スルホエチルエステルアンモニウム、２，２−ビス（（メタ）アクリロイルオキシメチル）カプロン酸−２−スルホエチルエステルマグネシウム、２，２−ビス（（メタ）アクリロイルオキシメチル）カプロン酸−２−スルホエチルエステルカルシウム、２，２−ビス（（メタ）アクリロイルオキシメチル）カプロン酸−３−スルホプロピルエステル、２，２−ビス（（メタ）アクリロイルオキシメチル）カプロン酸−３−スルホプロピルエステルリチウム、２，２−ビス（（メタ）アクリロイルオキシメチル）カプロン酸−３−スルホプロピルエステルナトリウム、２，２−ビス（（メタ）アクリロイルオキシメチル）カプロン酸−３−スルホプロピルエステルカリウム、２，２−ビス（（メタ）アクリロイルオキシメチル）カプロン酸−３−スルホプロピルエステルアンモニウム、
２，２−ビス（（メタ）アクリロイルオキシメチル）カプロン酸−３−スルホプロピルエステルマグネシウム、２，２−ビス（（メタ）アクリロイルオキシメチル）カプロン酸−３−スルホプロピルエステルカルシウム、２，２−ビス（（メタ）アクリロイルオキシメチル）カプロン酸−２−スルホプロピルエステル、２，２−ビス（（メタ）アクリロイルオキシメチル）カプロン酸−２−スルホプロピルエステルリチウム、２，２−ビス（（メタ）アクリロイルオキシメチル）カプロン酸−２−スルホプロピルエステルナトリウム、２，２−ビス（（メタ）アクリロイルオキシメチル）カプロン酸−２−スルホプロピルエステルカリウム、２，２−ビス（（メタ）アクリロイルオキシメチル）カプロン酸−２−スルホプロピルエステルアンモニウム、２，２−ビス（（メタ）アクリロイルオキシメチル）カプロン酸−２−スルホプロピルエステルマグネシウム、２，２−ビス（（メタ）アクリロイルオキシメチル）カプロン酸−２−スルホプロピルエステルカルシウム、２，２−ビス（（メタ）アクリロイルオキシメチル）カプロン酸−４−スルホブチルエステル、２，２−ビス（（メタ）アクリロイルオキシメチル）カプロン酸−４−スルホブチルエステルリチウム、２，２−ビス（（メタ）アクリロイルオキシメチル）カプロン酸−４−スルホブチルエステルナトリウム、２，２−ビス（（メタ）アクリロイルオキシメチル）カプロン酸−４−スルホブチルエステルカリウム、２，２−ビス（（メタ）アクリロイルオキシメチル）カプロン酸−４−スルホブチルエステルアンモニウム、２，２−ビス（（メタ）アクリロイルオキシメチル）カプロン酸−４−スルホブチルエステルマグネシウム、２，２−ビス（（メタ）アクリロイルオキシメチル）カプロン酸−４−スルホブチルエステルカルシウム、２，２−ビス（（メタ）アクリロイルオキシメチル）カプロン酸−６−スルホヘキシルエステル、２，２−ビス（（メタ）アクリロイルオキシメチル）カプロン酸−６−スルホヘキシルエステルリチウム、２，２−ビス（（メタ）アクリロイルオキシメチル）カプロン酸−６−スルホヘキシルエステルナトリウム、２，２−ビス（（メタ）アクリロイルオキシメチル）カプロン酸−６−スルホヘキシルエステルカリウム、２，２−ビス（（メタ）アクリロイルオキシメチル）カプロン酸−６−スルホヘキシルエステルアンモニウム、２，２−ビス（（メタ）アクリロイルオキシメチル）カプロン酸−６−スルホヘキシルエステルマグネシウム、２，２−ビス（（メタ）アクリロイルオキシメチル）カプロン酸−６−スルホヘキシルエステルカルシウム、２，２−ビス（（メタ）アクリロイルオキシメチル）カプロン酸−１０−スルホデシルエステルカリウム、２，２−ビス（（メタ）アクリロイルオキシメチル）カプロン酸−３−スルホプロピルエステル、２，２−ビス（（メタ）アクリロイルオキシメチル）カプロン酸−３−スルホプロピルエステルリチウム、２，２−ビス（（メタ）アクリロイルオキシメチル）カプロン酸−３−スルホプロピルエステルナトリウム、２，２−ビス（（メタ）アクリロイルオキシメチル）カプロン酸−３−スルホプロピルエステルカリウム、２，２−ビス（（メタ）アクリロイルオキシメチル）カプロン酸−３−スルホプロピルエステルアンモニウム、２，２−ビス（（メタ）アクリロイルオキシメチル）カプロン酸−３−スルホプロピルエステルマグネシウム、２，２−ビス（（メタ）アクリロイルオキシメチル）カプロン酸−３−スルホプロピルエステルカルシウム、２，２−ビス（（メタ）アクリロイルオキシメチル）カプリル酸スルホメチルエステル、２，２−ビス（（メタ）アクリロイルオキシメチル）カプリル酸スルホメチルエステルリチウム、２，２−ビス（（メタ）アクリロイルオキシメチル）カプリル酸スルホメチルエステルナトリウム、２，２−ビス（（メタ）アクリロイルオキシメチル）カプリル酸スルホメチルエステルカリウム、２，２−ビス（（メタ）アクリロイルオキシメチル）カプリル酸スルホメチルエステルアンモニウム、２，２−ビス（（メタ）アクリロイルオキシメチル）カプリル酸スルホメチルエステルマグネシウム、２，２−ビス（（メタ）アクリロイルオキシメチル）カプリル酸スルホメチルエステルカルシウム、２，２−ビス（（メタ）アクリロイルオキシメチル）カプリル酸−２−スルホエチルエステル、２，２−ビス（（メタ）アクリロイルオキシメチル）カプリル酸−２−スルホエチルエステルリチウム、２，２−ビス（（メタ）アクリロイルオキシメチル）カプリル酸−２−スルホエチルエステルナトリウム、２，２−ビス（（メタ）アクリロイルオキシメチル）カプリル酸−２−スルホエチルエステルカリウム、２，２−ビス（（メタ）アクリロイルオキシメチル）カプリル酸−２−スルホエチルエステルアンモニウム、２，２−ビス（（メタ）アクリロイルオキシメチル）カプリル酸−２−スルホエチルエステルマグネシウム、２，２−ビス（（メタ）アクリロイルオキシメチル）カプリル酸−２−スルホエチルエステルカルシウム、２，２−ビス（（メタ）アクリロイルオキシメチル）カプリル酸−３−スルホプロピルエステル、２，２−ビス（（メタ）アクリロイルオキシメチル）カプリル酸−３−スルホプロピルエステルリチウム、２，２−ビス（（メタ）アクリロイルオキシメチル）カプリル酸−３−スルホプロピルエステルナトリウム、２，２−ビス（（メタ）アクリロイルオキシメチル）カプリル酸−３−スルホプロピルエステルカリウム、２，２−ビス（（メタ）アクリロイルオキシメチル）カプリル酸−３−スルホプロピルエステルアンモニウム、２，２−ビス（（メタ）アクリロイルオキシメチル）カプリル酸−３−スルホプロピルエステルマグネシウム、２，２−ビス（（メタ）アクリロイルオキシメチル）カプリル酸−３−スルホプロピルエステルカルシウム、２，２−ビス（（メタ）アクリロイルオキシメチル）カプリル酸−２−スルホプロピルエステル、２，２−ビス（（メタ）アクリロイルオキシメチル）カプリル酸−２−スルホプロピルエステルリチウム、２，２−ビス（（メタ）アクリロイルオキシメチル）カプリル酸−２−スルホプロピルエステルナトリウム、２，２−ビス（（メタ）アクリロイルオキシメチル）カプリル酸−２−スルホプロピルエステルカリウム、２，２−ビス（（メタ）アクリロイルオキシメチル）カプリル酸−２−スルホプロピルエステルアンモニウム、２，２−ビス（（メタ）アクリロイルオキシメチル）カプリル酸−２−スルホプロピルエステルマグネシウム、２，２−ビス（（メタ）アクリロイルオキシメチル）カプリル酸−２−スルホプロピルエステルカルシウム、２，２−ビス（（メタ）アクリロイルオキシメチル）カプリル酸−４−スルホブチルエステル、２，２−ビス（（メタ）アクリロイルオキシメチル）カプリル酸−４−スルホブチルエステルリチウム、２，２−ビス（（メタ）アクリロイルオキシメチル）カプリル酸−４−スルホブチルエステルナトリウム、２，２−ビス（（メタ）アクリロイルオキシメチル）カプリル酸−４−スルホブチルエステルカリウム、２，２−ビス（（メタ）アクリロイルオキシメチル）カプリル酸−４−スルホブチルエステルアンモニウム、２，２−ビス（（メタ）アクリロイルオキシメチル）カプリル酸−４−スルホブチルエステルマグネシウム、２，２−ビス（（メタ）アクリロイルオキシメチル）カプリル酸−４−スルホブチルエステルカルシウム、２，２−ビス（（メタ）アクリロイルオキシメチル）カプリル酸−６−スルホヘキシルエステル、２，２−ビス（（メタ）アクリロイルオキシメチル）カプリル酸−６−スルホヘキシルエステルリチウム、２，２−ビス（（メタ）アクリロイルオキシメチル）カプリル酸−６−スルホヘキシルエステルナトリウム、２，２−ビス（（メタ）アクリロイルオキシメチル）カプリル酸−６−スルホヘキシルエステルカリウム、２，２−ビス（（メタ）アクリロイルオキシメチル）カプリル酸−６−スルホヘキシルエステルアンモニウム、２，２−ビス（（メタ）アクリロイルオキシメチル）カプリル酸−６−スルホヘキシルエステルマグネシウム、２，２−ビス（（メタ）アクリロイルオキシメチル）カプリル酸−６−スルホヘキシルエステルカルシウム、２，２−ビス（（メタ）アクリロイルオキシメチル）カプリル酸−１０−スルホデシルエステルカリウム、２，２−ビス（（メタ）アクリロイルオキシメチル）カプリル酸−３−スルホプロピルエステル、２，２−ビス（（メタ）アクリロイルオキシメチル）カプリル酸−３−スルホプロピルエステルリチウム、２，２−ビス（（メタ）アクリロイルオキシメチル）カプリル酸−３−スルホプロピルエステルナトリウム、２，２−ビス（（メタ）アクリロイルオキシメチル）カプリル酸−３−スルホプロピルエステルカリウム、２，２−ビス（（メタ）アクリロイルオキシメチル）カプリル酸−３−スルホプロピルエステルアンモニウム、２，２−ビス（（メタ）アクリロイルオキシメチル）カプリル酸−３−スルホプロピルエステルマグネシウム、２，２−ビス（（メタ）アクリロイルオキシメチル）カプリル酸−３−スルホプロピルエステルカルシウムなどが挙げられる。
【００６９】
【化２９】
2015087810.tif 000031
上記式（Ｉｃ）中、ｑは０または１を表し、Ｒは芳香環、脂肪族環状基、エーテル基、およびエステル基から選ばれる少なくとも１つの基を含んでいてもよい炭素数１〜６００の２価の脂肪族炭化水素基を表し、Ｄ1はｑが１の場合は（メタ）アクリロイルオキシ基、（メタ）アクリロイルチオ基、（メタ）アクリルアミド基、ビニル基、アリル基、イソプロペニル基、またはスチリル基を表し、ｑが０の場合はビニル基、アリル基、イソプロペニル基、またはスチリル基を表し、Ｍは、水素イオン、アンモニウムイオン、アルカリ金属イオン、または１／２原子のアルカリ土類金属イオンを表す。
【００７０】
【化３０】
2015087810.tif 000032
上記式（Ｉｄ）中、Ｒは芳香環、脂肪族環状基、エーテル基、およびエステル基から選ばれる少なくとも１つの基を含んでいてもよい炭素数１〜６００の２価の脂肪族炭化水素基を表し、Ｄ2は（メタ）アクリロイルオキシ基、（メタ）アクリロイルチオ基、（メタ）アクリルアミド基、ビニル基、アリル基、イソプロペニル基、またはスチリル基を表し、Ｍは、水素イオン、アンモニウムイオン、アルカリ金属イオン、または１／２原子のアルカリ土類金属イオンを表し、ａおよびｂは１または２の整数を表し、ａ＋ｂ＝３を満足するが、ａが２である場合、Ｄ2同士、Ｒ同士は互いに同一でも異なっていてもよく、ｂが２である場合、Ｍ同士は互いに同一でも異なっていてもよい。
【００７１】
【化３１】
2015087810.tif 000033
上記式（Ｉｅ）中、Ｄ3、Ｒ3およびＳＯ3Ｍは上記式中に含まれる環上の炭素に結合する基であり、Ｄ3は、それぞれ独立して、ビニル基、アリル基、イソプロペニル基、またはスチリル基を表し、Ｒ3は、それぞれ独立して、水素原子、メチル基、エチル基、メトキシ基、エトキシ基、フッ素原子、塩素原子、臭素原子、またはヨウ素原子を表し、Ｍは、水素イオン、アンモニウムイオン、アルカリ金属イオン、または１／２原子のアルカリ土類金属イオンを表し、ｋは０〜１０の整数を表し、ｌおよびｍは独立して１〜１１の整数を表し、ｎは０〜３の整数を表し、ｋ＋ｌ＋ｍ＝２〜６＋２ｎを満足するが、ｌが２以上である場合、Ｄ3同士は互いに同一でも異なっていてもよく、ｋが２以上である場合、Ｒ3同士は互いに同一でも異なっていてもよく、ｍが２以上である場合、Ｍ同士は互いに同一でも異なっていてもよい。なお、便宜上、上記一般式（Ｉｅ）で表され、かつ上記一般式（Ｉａ）でも表され得る化合物は、上記一般式（Ｉｅ）で表される化合物からは除かれることが望ましい。
【００７２】
また、上記式（Ｉｅ）中、ｋ、ｌ、ｍ、ｎについて言い換えると、ｎは０〜３の整数であり、ｎ＝０のとき、ｋは０〜４の整数、ｌおよびｍは独立して１〜５の整数、ただしｋ＋ｌ＋ｍは２〜６の整数であり；ｎ＝１のとき、ｋは０〜６の整数、ｌおよびｍは独立して１〜７の整数、ただしｋ＋ｌ＋ｍは２〜８の整数であり；ｎ＝２のとき、ｋは０〜８の整数、ｌおよびｍは独立して１〜９の整数、ただしｋ＋ｌ＋ｍは２〜１０の整数であり；ｎ＝３のとき、ｋは０〜１０の整数、ｌおよびｍは独立して１〜１１の整数、ただしｋ＋ｌ＋ｍは２〜１２の整数である。
【００７３】
【化３２】
2015087810.tif 000034
上記式（Ｉｆ）中、Ｄ3、Ｒ3およびＳＯ3Ｍは上記式中に含まれる環上の炭素に結合する基であり、Ｄ3は、それぞれ独立して、ビニル基、アリル基、イソプロペニル基、またはスチリル基を表し、Ｒ3は、それぞれ独立して、水素原子、メチル基、エチル基、メトキシ基、エトキシ基、フッ素原子、塩素原子、臭素原子、またはヨウ素原子を表し、Ｍは、水素イオン、アンモニウムイオン、アルカリ金属イオン、または１／２原子のアルカリ土類金属イオンを表し、ｒは０〜６の整数を表し、ｑおよびｐは独立して１〜７の整数を表し、ｐ＋ｑ＋ｒ＝２〜８の整数であることを満足するが、ｐが２以上の場合、Ｄ3同士は互いに同一でも異なっていてもよく、ｒが２以上の場合、Ｒ3同士は互いに同一でも異なっていてもよく、ｑが２以上の場合、Ｍ同士は互いに同一でも異なっていてもよい。
【００７４】
上記一般式（Ｉａ）で表される化合物の中でも、下記一般式（Ｉａ−１）で表される化合物が好ましく、また下記一般式（Ｉａ−ａ）、（Ｉａ−ｃ）および（Ｉａ−ｄ）で表される化合物も好ましい。
【００７５】
【化３３】
2015087810.tif 000035
上記式（Ｉａ−１）中、ｘは０〜１０の整数を表し、ｙおよびｖは独立して０〜１０の整数を表し、ｗは０または１を表すが、ｖまたはｙのいずれかが０の場合、ｗは０であり、Ｄ1はｘが０かつｙが０である場合はビニル基、アリル基、イソプロペニル基、またはスチリル基を表し、ｘまたはｙのいずれかが１以上である場合は（メタ）アクリロイルオキシ基、（メタ）アクリロイルチオ基、（メタ）アクリルアミド基、ビニル基、アリル基、イソプロペニル基、またはスチリル基を表し、Ｒ1〜Ｒ4は、それぞれ独立して、水素原子、炭素数１〜６のアルキル基、または炭素数１〜６のアルコキシ基を表し、Ｍは、水素イオン、アンモニウムイオン、アルカリ金属イオン、または１／２原子のアルカリ土類金属イオンを表すが、ｖが２以上である場合、Ｒ1同士、Ｒ2同士は互いに同一でも異なっていてもよく、ｙが２以上である場合、Ｒ3同士、Ｒ4同士は互いに同一でも異なっていてもよく、ｘが２以上である場合、Ｒ1同士、Ｒ2同士は互いに同一でも異なっていてもよい。
【００７６】
上記一般式（Ｉａ−１）で表される化合物の中でも、ｖ＝ｗ＝ｘ＝０であり、かつｙ＝１〜１０の整数である化合物が好ましく、ｖ＝ｗ＝ｘ＝０であり、ｙ＝１〜３の整数である化合物がより好ましい。
【００７７】
上記一般式（Ｉａ−１）で表される化合物としては、例えば、２−（メタ）アクリロイルオキシエチルスルホン酸、２−（メタ）アクリロイルオキシエチルスルホン酸ナトリウム、２−（メタ）アクリロイルオキシエチルスルホン酸カリウム、３−（メタ）アクリロイルオキシプロピルスルホン酸、３−（メタ）アクリロイルオキシプロピルスルホン酸リチウム、３−（メタ）アクリロイルオキシプロピルスルホン酸ナトリウム、３−（メタ）アクリロイルオキシプロピルスルホン酸カリウム、３−（メタ）アクリロイルオキシプロピルスルホン酸ルビジウム、３−（メタ）アクリロイルオキシプロピルスルホン酸アンモニウム、３−（メタ）アクリロイルオキシプロピルスルホン酸カルシウム、３−（メタ）アクリロイルオキシプロピルスルホン酸マグネシウム、５−（メタ）アクリロイルオキシ−３−オキサペンチルスルホン酸ナトリウム、５−（メタ）アクリロイルオキシ−３−オキサペンチルスルホン酸カリウム、２−（メタ）アクリロイルチオエチルスルホン酸ナトリム、２−（メタ）アクリルアミド−２−メチル−プロパンスルホン酸（（メタ）アクリルアミド−ｔ−ブチルスルホン酸））、２−（メタ）アクリルアミド−２−メチル−プロパンスルホン酸ナトリウム（（メタ）アクリルアミド−ｔ−ブチルスルホン酸ナトリウム））、２−（メタ）アクリルアミド−２−メチル−プロパンスルホン酸カリウム（（メタ）アクリルアミド−ｔ−ブチルスルホン酸カリウム）、ビニルスルホン酸、ビニルスルホン酸ナトリウム、ビニルスルホン酸カリリウム、アリルスルホン酸、アリルスルホン酸ナトリウム、アリルスルホン酸カリウム、イソプロペニルスルホン酸、イソプロペニルスルホン酸ナトリウム、イソプロペニルスルホン酸カリウム、スチレンスルホン酸、スチレンスルホン酸ナトリウム、スチレンスルホン酸カリウムなどが挙げられる。
【００７８】
【化３４】
2015087810.tif 000036
上記式（Ｉａ−ａ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。
【００７９】
上記一般式（Ｉａ−ａ）で表される化合物としては、例えば、１−（メタ）アクリロイルオキシメチルスルホン酸、１−（メタ）アクリロイルオキシメチルスルホン酸ナトリウム、１−（メタ）アクリロイルオキシメチルスルホン酸カリウム、２−（メタ）アクリロイルオキシエチルスルホン酸、２−（メタ）アクリロイルオキシエチルスルホン酸ナトリウム、２−（メタ）アクリロイルオキシエチルスルホン酸カリウム、２−（メタ）アクリロイルチオエチルスルホン酸、２−（メタ）アクリロイルチオエチルスルホン酸ナトリウム、２−（メタ）アクリロイルチオエチルスルホン酸カリウム、３−（メタ）アクリロイルオキシプロピルスルホン酸、３−（メタ）アクリロイルオキシプロピルスルホン酸リチウム、３−（メタ）アクリロイルオキシプロピルスルホン酸ナトリウム、３−（メタ）アクリロイルオキシプロピルスルホン酸カリウム、３−（メタ）アクリロイルオキシプロピルスルホン酸ルビジウム、３−（メタ）アクリロイルオキシプロピルスルホン酸アンモニウム、３−（メタ）アクリロイルオキシプロピルスルホン酸マグネシウム、３−（メタ）アクリロイルオキシプロピルスルホン酸カルシウム、２−（メタ）アクリロイルオキシプロピルスルホン酸、２−（メタ）アクリロイルオキシプロピルスルホン酸リチウム、２−（メタ）アクリロイルオキシプロピルスルホン酸ナトリウム、２−（メタ）アクリロイルオキシプロピルスルホン酸カリウム、２−（メタ）アクリロイルオキシプロピルスルホン酸ルビジウム、２−（メタ）アクリロイルオキシプロピルスルホン酸アンモニウム、２−（メタ）アクリロイルオキシプロピルスルホン酸マグネシウム、２−（メタ）アクリロイルオキシプロピルスルホン酸カルシウム、３−（メタ）アクリロイルオキシ−２−ヒドロキシプロピル−１−スルホン酸、３−（メタ）アクリロイルオキシ−２−ヒドロキシプロピル−１−スルホン酸リチウム、３−（メタ）アクリロイルオキシ−２−ヒドロキシプロピル−１−スルホン酸ナトリウム、３−（メタ）アクリロイルオキシ−２−ヒドロキシプロピル−１−スルホン酸カリウム、３−（メタ）アクリロイルオキシ−２−ヒドロキシプロピル−１−スルホン酸ルビジウム、３−（メタ）アクリロイルオキシ−２−ヒドロキシプロピル−１−スルホン酸アンモニウム、３−（メタ）アクリロイルオキシ−２−ヒドロキシプロピル−１−スルホン酸マグネシウム、３−（メタ）アクリロイルオキシ−２−ヒドロキシプロピル−１−スルホン酸カルシウム、４−（メタ）アクリロイルオキシブチルスルホン酸、４−（メタ）アクリロイルオキシブチルスルホン酸リチウム、４−（メタ）アクリロイルオキシブチルスルホン酸ナトリウム、４−（メタ）アクリロイルオキシブチルスルホン酸カリウム、４−（メタ）アクリロイルオキシブチルスルホン酸ルビジウム、４−（メタ）アクリロイルオキシブチルスルホン酸アンモニウム、４−（メタ）アクリロイルオキシブチルスルホン酸マグネシウム、４−（メタ）アクリロイルオキシブチルスルホン酸カルシウム、５−（メタ）アクリロイルオキシ−３−オキサペンチルスルホン酸、５−（メタ）アクリロイルオキシ−３−オキサペンチルスルホン酸ナトリウム、５−（メタ）アクリロイルオキシ−３−オキサペンチルスルホン酸カリウム、５−（メタ）アクリロイルオキシ−３−オキサペンチルスルホン酸ルビジウム、５−（メタ）アクリロイルオキシ−３−オキサペンチルスルホン酸アンモニウム、５−（メタ）アクリロイルオキシ−３−オキサペンチルスルホン酸マグネシウム、５−（メタ）アクリロイルオキシ−３−オキサペンチルスルホン酸カルシウム、５−（メタ）アクリロイルオキシ−３−チアペンチルスルホン酸、５−（メタ）アクリロイルオキシ−３−チアペンチルスルホン酸ナトリウム、５−（メタ）アクリロイルオキシ−３−チアペンチルスルホン酸カリウム、５−（メタ）アクリロイルオキシ−３−チアペンチルスルホン酸ルビジウム、５−（メタ）アクリロイルオキシ−３−チアペンチルスルホン酸アンモニウム、５−（メタ）アクリロイルオキシ−３−チアペンチルスルホン酸マグネシウム、５−（メタ）アクリロイルオキシ−３−チアペンチルスルホン酸カルシウム、６−（メタ）アクリロイルオキシヘキシルスルホン酸、６−（メタ）アクリロイルオキシヘキシルスルホン酸リチウム、６−（メタ）アクリロイルオキシヘキシルスルホン酸ナトリウム、６−（メタ）アクリロイルオキシヘキシルスルホン酸カリウム、６−（メタ）アクリロイルオキシヘキシルスルホン酸ルビジウム、６−（メタ）アクリロイルオキシヘキシルスルホン酸アンモニウム、６−（メタ）アクリロイルオキシヘキシルスルホン酸マグネシウム、６−（メタ）アクリロイルオキシヘキシルスルホン酸カルシウム、８−（メタ）アクリロイルオキシ−３，６−ジオキサオクチルスルホン酸、８−（メタ）アクリロイルオキシ−３，６−ジオキサオクチルスルホン酸ナトリウム、８−（メタ）アクリロイルオキシ−３，６−ジオキサオクチルスルホン酸カリウム、８−（メタ）アクリロイルオキシ−３，６−ジオキサオクチルスルホン酸ルビジウム、８−（メタ）アクリロイルオキシ−３，６−ジオキサオクチルスルホン酸アンモニウム、８−（メタ）アクリロイルオキシ−３，６−ジオキサオクチルスルホン酸マグネシウム、８−（メタ）アクリロイルオキシ−３，６−ジオキサオクチルスルホン酸カルシウム、  （メタ）アクリルアミドメチルスルホン酸、（メタ）アクリルアミドメチルスルホン酸ナトリウム、（メタ）アクリルアミドメチルスルホン酸カリウム、（メタ）アクリルチオメチルスルホン酸、（メタ）アクリルチオメチルスルホン酸ナトリウム、（メタ）アクリルチオメチルスルホン酸カリウム、（メタ）アクリルチオメチルスルホン酸ビジウム、（メタ）アクリルチオメチルスルホン酸アンモニウム、（メタ）アクリルチオメチルスルホン酸マグネシウム、（メタ）アクリルチオメチルスルホン酸カルシウム、２−（メタ）アクリルチオエチルスルホン酸、２−（メタ）アクリルチオエチルスルホン酸ナトリウム、２−（メタ）アクリルチオエチルスルホン酸カリウム、２−（メタ）アクリルチオエチルスルホン酸ビジウム、２−（メタ）アクリルチオエチルスルホン酸アンモニウム、２−（メタ）アクリルチオエチルスルホン酸マグネシウム、２−（メタ）アクリルチオエチルスルホン酸カルシウム、３−（メタ）アクリルチオプロピルスルホン酸、３−（メタ）アクリルチオプロピルス���ホン酸ナトリウム、３−（メタ）アクリルチオプロピルスルホン酸カリウム、３−（メタ）アクリルチオプロピルスルホン酸ビジウム、３−（メタ）アクリルチオプロピルスルホン酸アンモニウム、３−（メタ）アクリルチオプロピルスルホン酸マグネシウム、３−（メタ）アクリルチオプロピルスルホン酸カルシウム、（メタ）アクリルアミドメチルスルホン酸、（メタ）アクリルアミドメチルスルホン酸ナトリウム、（メタ）アクリルアミドメチルスルホン酸カリウム、（メタ）アクリルアミドメチルスルホン酸ビジウム、（メタ）アクリルアミドメチルスルホン酸アンモニウム、（メタ）アクリルアミドメチルスルホン酸マグネシウム、（メタ）アクリルアミドメチルスルホン酸カルシウム、２−（メタ）アクリルアミドエチルスルホン酸、２−（メタ）アクリルアミドエチルスルホン酸ナトリウム、２−（メタ）アクリルアミドエチルスルホン酸カリウム、２−（メタ）アクリルアミドエチルスルホン酸ビジウム、２−（メタ）アクリルアミドエチルスルホン酸アンモニウム、２−（メタ）アクリルアミドエチルスルホン酸マグネシウム、２−（メタ）アクリルアミドエチルスルホン酸カルシウム、２−（メタ）アクリルアミド−Ｎ−メチル−エチルスルホン酸、２−（メタ）アクリルアミド−Ｎ−メチル−エチルスルホン酸ナトリウム、２−（メタ）アクリルアミド−Ｎ−メチル−エチルスルホン酸カリウム、２−（メタ）アクリルアミド−Ｎ−メチル−エチルスルホン酸ビジウム、２−（メタ）アクリルアミド−Ｎ−メチル−エチルスルホン酸アンモニウム、２−（メタ）アクリルアミド−Ｎ−メチル−エチルスルホン酸マグネシウム、２−（メタ）アクリルアミド−Ｎ−メチル−エチルスルホン酸カルシウム、３−（メタ）アクリルアミドプロピル−１−スルホン酸、３−（メタ）アクリルアミドプロピル−１−スルホン酸ナトリウム、３−（メタ）アクリルアミドプロピル−１−スルホン酸カリウム、３−（メタ）アクリルアミドプロピル−１−スルホン酸ビジウム、３−（メタ）アクリルアミドプロピル−１−スルホン酸アンモニウム、３−（メタ）アクリルアミドプロピル−１−スルホン酸マグネシウム、３−（メタ）アクリルアミドプロピル−１−スルホン酸カルシウム、２−（メタ）アクリルアミドプロピル−１−スルホン酸、２−（メタ）アクリルアミドプロピル−１−スルホン酸ナトリウム、２−（メタ）アクリルアミドプロピル−１−スルホン酸カリウム、２−（メタ）アクリルアミドプロピル−１−スルホン酸ビジウム、２−（メタ）アクリルアミドプロピル−１−スルホン酸アンモニウム、２−（メタ）アクリルアミドプロピル−１−スルホン酸マグネシウム、２−（メタ）アクリルアミドプロピル−１−スルホン酸カルシウム、２−（メタ）アクリルアミド−２−メチル−プロパンスルホン酸（（メタ）アクリルアミド−ｔ−ブチルスルホン酸）、２−（メタ）アクリルアミド−２−メチル−プロパンスルホン酸ナトリウム（（メタ）アクリルアミド−ｔ−ブチルスルホン酸ナトリウム）、２−（メタ）アクリルアミド−２−メチル−プロパンスルホン酸カリウム（（メタ）アクリルアミド−ｔ−ブチルスルホン酸カリウム）、（（メタ）アクリルアミド−ｔ−ブチルスルホン酸ナトリウム）���２−（メタ）アクリルアミド−２−メチル−プロパンスルホン酸ビジウム（（メタ）アクリルアミド−ｔ−ブチルスルホン酸ビジウム）、２−（メタ）アクリルアミド−２−メチル−プロパンスルホン酸アンモニウム（（メタ）アクリルアミド−ｔ−ブチルスルホン酸アンモニウム）、２−（メタ）アクリルアミド−２−メチル−プロパンスルホン酸マグネシウム（（メタ）アクリルアミド−ｔ−ブチルスルホン酸マグネシウム）、２−（メタ）アクリルアミド−２−メチル−プロパンスルホン酸カルシウム（（メタ）アクリルアミド−ｔ−ブチルスルホン酸カルシウム）などが挙げられる。
【００８０】
【化３５】
2015087810.tif 000037
上記式（Ｉａ−ｃ）中、ｒは水素原子またはメチル基を表し、ｒ1およびｒ2は、独立して、水素原子、メチル基、エチル基、または水酸基を表し、ｍ１は０〜１０の整数を表し、Ｍは、水素イオン、アンモニウムイオン、アルカリ金属イオン、または１／２原子のアルカリ土類金属イオンを表し、ｎ１は1〜１０の整数を表す。
【００８１】
上記一般式（Ｉａ−ｃ）で表される化化合物としては、例えば、ビニルスルホン酸、ビニルスルホン酸リチウム、ビニルスルホン酸ナトリウム、ビニルスルホン酸カリウム、ビニルスルホン酸ルビジウム、ビニルスルホン酸アンモニウム、ビニルスルホン酸マグネシウム、ビニルスルホン酸カルシウム、イソプロペニルスルホン酸、イソプロペニルスルホン酸リチウム、イソプロペニルスルホン酸ナトリウム、イソプロペニルスルホン酸カリウム、イソプロペニルスルホン酸ルビジウム、イソプロペニルスルホン酸アンモニウム、イソプロペニルスルホン酸マグネシウム、イソプロペニルスルホン酸カルシウム、アリルスルホン酸、アリルスルホン酸リチウム、アリルスルホン酸ナトリウム、アリルスルホン酸カリウム、アリルスルホン酸ルビジウム、アリルスルホン酸アンモニウム、アリルスルホン酸マグネシウム、アリルスルホン酸カルシウム、メタリルスルホン酸、メタリルスルホン酸リチウム、メタリルスルホン酸ナトリウム、メタリルスルホン酸カリウム、メタリルスルホン酸ルビジウム、メタリルスルホン酸アンモニウム、メタリルスルホン酸マグネシウム、メタリルスルホン酸カルシウム、５，６−ヘキセニル−１−スルホン酸、５，６−ヘキセニル−１−スルホン酸リチウム、５，６−ヘキセニル−１−スルホン酸ナトリウム、５，６−ヘキセニル−１−スルホン酸カリウム、５，６−ヘキセニル−１−スルホン酸ルビジウム、５，６−ヘキセニル−１−スルホン酸アンモニウム、５，６−ヘキセニル−１−スルホン酸マグネシウム、５，６−ヘキセニル−１−スルホン酸カルシウム、などが挙げられる。
【００８２】
【化３６】
2015087810.tif 000038
上記式（Ｉａ−ｄ）中、ｒは水素原子またはメチル基を表し、ｒ1およびｒ2は、独立して、水素原子、メチル基、エチル基、または水酸基を表し、ｍ１は０〜１０の整数、ｍ２は０〜５の整数を表し、ｎ０は１〜５の整数を表し、Ｍは、水素イオン、アンモニウムイオン、アルカリ金属イオン、または１／２原子のアルカリ土類金属イオンを表し、ｎ１は１〜１０の整数を表す。
【００８３】
上記一般式（Ｉａ−ｄ）で表される化合物としては、例えば、スチレンスルホン酸、スチレンスルホン酸リチウム、スチレンスルホン酸ナトリウム、スチレンスルホン酸カリウム、スチレンスルホン酸ルビジウム、スチレンスルホン酸アンモニウム、スチレンスルホン酸マグネシウム、スチレンスルホン酸カルシウム、イソプロペニルベンゼンスルホン酸、イソプロペニルベンゼンスルホン酸リチウム、イソプロペニルベンゼンスルホン酸ナトリウム、イソプロペニルベンゼンスルホン酸カリウム、イソプロペニルベンゼンスルホン酸ルビジウム、イソプロペニルベンゼンスルホン酸アンモニウム、イソプロペニルベンゼンスルホン酸マグネシウム、イソプロペニルベンゼンスルホン酸カルシウム、アリルベンゼンスルホン酸、アリルベンゼンスルホン酸リチウム、アリルベンゼンスルホン酸ナトリウム、アリルベンゼンスルホン酸カリウム、アリルベンゼンスルホン酸ルビジウム、アリルベンゼンスルホン酸アンモニウム、アリルベンゼンスルホン酸マグネシウム、アリルベンゼンスルホン酸カルシウム、メタリルベンゼンスルホン酸、メタリルベンゼンスルホン酸リチウム、メタリルベンゼンスルホン酸ナトリウム、メタリルベンゼンスルホン酸カリウム、メタリルベンゼンスルホン酸ルビジウム、メタリルベンゼンスルホン酸アンモニウム、メタリルベンゼンスルホン酸マグネシウム、メタリルベンゼンスルホン酸カルシウム、ビニルナフタレンスルホン酸、ビニルナフタレンスルホン酸リチウム、ビニルナフタレンスルホン酸ナトリウム、ビニルナフタレンスルホン酸カリウム、ビニルナフタレンスルホン酸ルビジウム、ビニルナフタレンスルホン酸アンモニウム、ビニルナフタレンスルホン酸マグネシウム、ビニルナフタレンスルホン酸カルシウム、イソプロペニルナフタレンスルホン酸、イソプロペニルナフタレンスルホン酸リチウム、イソプロペニルナフタレンスルホン酸ナトリウム、イソプロペニルナフタレンスルホン酸カリウム、イソプロペニルナフタレンスルホン酸ルビジウム、イソプロペニルナフタレンスルホン酸アンモニウム、イソプロペニルナフタレンスルホン酸マグネシウム、イソプロペニルナフタレンスルホン酸カルシウム、アリルナフタレンスルホン酸、アリルナフタレンスルホン酸リチウム、アリルナフタレンスルホン酸ナトリウム、アリルナフタレンスルホン酸カリウム、アリルナフタレンスルホン酸ルビジウム、アリルナフタレンスルホン酸アンモニウム、アリルナフタレンスルホン酸マグネシウム、アリルナフタレンスルホン酸カルシウム、メタリルナフタレンスルホン酸、メタリルナフタレンスルホン酸リチウム、メタリルナフタレンスルホン酸ナトリウム、メタリルナフタレンスルホン酸カリウム、メタリルナフタレンスルホン酸ルビジウム、メタリルナフタレンスルホン酸アンモニウム、メタリルナフタレンスルホン酸マグネシウム、メタリルナフタレンスルホン酸カルシウム、ビニルアントラセンスルホン酸、ビニルアントラセンスルホン酸リチウム、ビニルアントラセンスルホン酸ナトリウム、ビニルアントラセンスルホン酸カリウム、ビニルアントラセンスルホン酸ルビジウム、ビニルアントラセンスルホン酸アンモニウム、ビニルアントラセンスルホン酸マグネシウム、ビニルアントラセンスルホン酸カルシウム、イソプロペニルアントラセンスルホン酸、イソプロペニルアントラセンスルホン酸リチウム、イソプロペニルアントラセンスルホン酸ナトリウム、イソプロペニルアントラセンスルホン酸カリウム、イソプロペニルアントラセンスルホン酸ルビジウム、イソプロペニルアントラセンスルホン酸アンモニウム、イソプロペニルアントラセンスルホン酸マグネシウム、イソプロペニルアントラセンスルホン酸カルシウム、アリルアントラセンスルホン酸、アリルアントラセンスルホン酸リチウム、アリルアントラセンスルホン酸ナトリウム、アリルアントラセンスルホン酸カリウム、アリルアントラセンスルホン酸ルビジウム、アリルアントラセンスルホン酸アンモニウム、アリルアントラセンスルホン酸マグネシウム、アリルアントラセンスルホン酸カルシウム、メタリルアントラセンスルホン酸、メタリルアントラセンスルホン酸リチウム、メタリルアントラセンスルホン酸ナトリウム、メタリルアントラセンスルホン酸カリウム、メタリルアントラセンスルホン酸ルビジウム、メタリルアントラセンスルホン酸アンモニウム、メタリルアントラセンスルホン酸マグネシウム、メタリルアントラセンスルホン酸カルシウム、ビニルフェナントレンスルホン酸、ビニルフェナントレンスルホン酸リチウム、ビニルフェナントレンスルホン酸ナトリウム、ビニルフェナントレンスルホン酸カリウム、ビニルフェナントレンスルホン酸ルビジウム、ビニルフェナントレンスルホン酸アンモニウム、ビニルフェナントレンスルホン酸マグネシウム、ビニルフェナントレンスルホン酸カルシウム、イソプロペニルフェナントレンスルホン酸、イソプロペニルフェナントレンスルホン酸リチウム、イソプロペニルフェナントレンスルホン酸ナトリウム、イソプロペニルフェナントレンスルホン酸カリウム、イソプロペニルフェナントレンスルホン酸ルビジウム、イソプロペニルフェナントレンスルホン酸アンモニウム、イソプロペニルフェナントレンスルホン酸マグネシウム、イソプロペニルフェナントレンスルホン酸カルシウム、アリルフェナントレンスルホン酸、アリルフェナントレンスルホン酸リチウム、アリルフェナントレンスルホン酸ナトリウム、アリルフェナントレンスルホン酸カリウム、アリルフェナントレンスルホン酸ルビジウム、アリルフェナントレンスルホン酸アンモニウム、アリルフェナントレンスルホン酸マグネシウム、アリルフェナントレンスルホン酸カルシウム、メタリルフェナントレンスルホン酸、メタリルフェナントレンスルホン酸リチウム、メタリルフェナントレンスルホン酸ナトリウム、メタリルフェナントレンスルホン酸カリウム、メタリルフェナントレンスルホン酸ルビジウム、メタリルフェナントレンスルホン酸アンモニウム、メタリルフェナントレンスルホン酸マグネシウム、メタリルフェナントレンスルホン酸カルシウム、スチレンジスルホン酸、スチレンジスルホン酸ジリチウム、スチレンジスルホン酸ジナトリウム、スチレンジスルホン酸ジカリウム、スチレンジスルホン酸ジルビジウム、スチレンジスルホン酸ジアンモニウム、スチレンジスルホン酸マグネシウム、スチレンジスルホン酸カルシウム、イソプロペニルベンゼンジスルホン酸、イソプロペニルベンゼンジスルホン酸リチウム、イソプロペニルベンゼンジスルホン酸ナトリウム、イソプロペニルベンゼンジスルホン酸カリウム、イソプロペニルベンゼンジスルホン酸ルビジウム、イソプロペニルベンゼンジスルホン酸アンモニウム、イソプロペニルベンゼンジスルホン酸マグネシウム、イソプロペニルベンゼンジスルホン酸カルシウム、ビニルナフタレントリスルホン酸、ビニルナフタレントリスルホン酸トリリチウム、ビニルナフタレントリスルホン酸トリナトリウム、ビニルナフタレントリスルホン酸トリカリウム、ビニルナフタレントリスルホン酸トリルビジウム、ビニルナフタレントリスルホン酸トリアンモニウム、ビニルナフタレントリスルホン酸マグネシウム、ビニルナフタレントリスルホン酸カルシウム、イソプロペニルナフタレントリスルホン酸、イソプロペニルナフタレントリスルホン酸ジリチウム、イソプロペニルナフタレントリスルホン酸ジナトリウム、イソプロペニルナフタレントリスルホン酸ジカリウム、イソプロペニルナフタレントリスルホン酸ジルビジウム、イソプロペニルナフタレントリスルホン酸ジアンモニウム、イソプロペニルナフタレントリスルホン酸マグネシウム、イソプロペニルナフタレントリスルホン酸カルシウムなどが挙げられる。
【００８４】
上記一般式（Ｉｂ）で表される化合物の中でも、下記一般式（Ｉｂ−ｂ）で表される化合物が好ましい。
【００８５】
【化３７】
2015087810.tif 000039
上記式（Ｉｂ−ｂ）中、Ｒ5およびＲ6は水素原子またはメチル基を表し、Ｒ7は水素原子または炭素数１〜６のアルキル基を表し、Ｍは、水素イオン、アンモニウムイオン、アルカリ金属イオン、または１／２原子のアルカリ土類金属イオンを表し、ｎ１は１〜１０の整数を表す。
【００８６】
上記一般式（Ｉｂ）で表される化合物としては、例えば、２，２−ビス（（メタ）アクリロイルオキシメチル）酢酸−３−スルホプロピルエステル、２，２−ビス（（メタ）アクリロイルオキシメチル）酢酸−３−スルホプロピルエステルナトリウム塩、２，２−ビス（（メタ）アクリロイルオキシメチル）酢酸−３−スルホプロピルエステルカリウム塩、２，２−ビス（（メタ）アクリロイルオキシメチル）酢酸−２−スルホエチルエステルナトリウム塩、２，２−ビス（（メタ）アクリロイルオキシメチル）酢酸−２−スルホエチルエステルカリウム塩、２，２−ビス（（メタ）アクリロイルオキシメチル）酢酸−４−スルホブチルエステルカリウム塩、２，２−ビス（（メタ）アクリロイルオキシメチル）酢酸−６−スルホヘキシルエステルカリウム塩、２，２−ビス（（メタ）アクリロイルオキシメチル）酢酸−１０−スルホデシルエステルカリウム塩、２，２−ビス（（メタ）アクリロイルオキシメチル）プロピオン酸−３−スルホプロピルエステル、２，２−ビス（（メタ）アクリロイルオキシメチル）プロピオン酸−３−スルホプロピルエステルリチウム塩、２，２−ビス（（メタ）アクリロイルオキシメチル）プロピオン酸−３−スルホプロピルエステルナトリウム塩、２，２−ビス（（メタ）アクリロイルオキシメチル）プロピオン酸−３−スルホプロピルエステルカリウム塩、２，２−ビス（（メタ）アクリロイルオキシメチル）プロピオン酸−３−スルホプロピルエステルルビジウム塩、２，２−ビス（（メタ）アクリロイルオキシメチル）プロピオン酸−２−スルホエチルエステルナトリウム塩、２，２−ビス（（メタ）アクリロイルオキシメチル）プロピオン酸−２−スルホエチルエステルカリウム塩、２，２−ビス（（メタ）アクリロイルオキシメチル）プロピオン酸−４−スルホブチルエステルナトリウム塩、２，２−ビス（（メタ）アクリロイルオキシメチル）プロピオン酸−４−スルホブチルエステルカリウム塩、２，２−ビス（（メタ）アクリロイルオキシメチル）プロピオン酸−６−スルホヘキシルエステルナトリウム塩、２，２−ビス（（メタ）アクリロイルオキシメチル）プロピオン酸−６−スルホヘキシルエステルカリウム塩、２，２−ビス（（メタ）アクリロイルオキシメチル）プロピオン酸−１０−スルホデシルエステルナトリウム塩、２，２−ビス（（メタ）アクリロイルオキシメチル）プロピオン酸−１０−スルホデシルエステルカリウム塩、２，２−ビス（（メタ）アクリロイルオキシメチル）酪酸−３−スルホプロピルエステルナトリウム塩、２，２−ビス（（メタ）アクリロイルオキシメチル）酪酸−３−スルホプロピルエステルナトリウム塩、２，２−ビス（（メタ）アクリロイルオキシメチル）酪酸−３−スルホプロピルエステルカリウム塩、２，２−ビス（（メタ）アクリロイルオキシメチル）吉草酸−３−スルホプロピルエステルナトリウム塩、２，２−ビス（（メタ）アクリロイルオキシメチル）吉草酸−３−スルホプロピルエステルカリウム塩、２，２−ビス（（メタ）アクリロイルオキシメチル）カプロン酸−３−スルホプロピルエステルナトリウム塩、２，２−ビス（（メタ）アクリロイルオキシメチル）カプロン酸−３−スルホプロピルエステルカリウム塩、２，２−ビス（（メタ）アクリロイルオキシメチル）カプリル酸−３−スルホプロピルエステルナトリウム塩、２，２−ビス（（メタ）アクリロイルオキシメチル）カプリル酸−３−スルホプロピルエステルカリウム塩などが挙げられる。
【００８７】
上記一般式（Ｉｃ）で表される化合物の中でも、下記一般式（Ｉｃ−１）で表される化合物が好ましく、また下記一般式（Ｉｃ−ｆ）、（Ｉｃ−ｇ）および（Ｉｃ−ｈ）で表される化合物も好ましい。
【００８８】
【化３８】
2015087810.tif 000040
上記式（Ｉｃ−１）中、ｘおよびｖは独立して０〜１０の整数を表し、ｙおよびｗは独立して０または１を表すが、ｙが０の場合はｗも０であり、Ｄ1はｘが０かつｙが０である場合は、ビニル基、アリル基、イソプロペニル基、またはスチリル基を表し、ｘが０でyが１である場合は、イソプロペニル基、またはスチリル基を表し、ｘが１以上である場合は、（メタ）アクリロイルオキシ基、（メタ）アクリロイルチオ基、（メタ）アクリルアミド基、ビニル基、アリル基、イソプロペニル基、またはスチリル基を表し、Ｒ1およびＲ2は、それぞれ独立して、水素原子、炭素数１〜６のアルキル基、または炭素数１〜６のアルコキシ基を表し、Ｒ0は、メチレン基、１，１−エチレン基、１．２−エチレン基、１，１−プロピレン基、１，２−プロピレン基、１，３−プロピレン基、２，２−プロピレン基、１，１−ブチレン基、１，２−ブチレン基、１，３−ブチレン基、１，４−ブチレン基、２，２−ブチレン基、２，３−ブチレン基、２，４−ブチレン基、３，３−ブチレン基、３，４−ブチレン基、４，４−ブチレン基、１，２−フェニレン基、１，３−フェニレン基、１，４−フェニレン基、１．２−ビニレン基、および１−ビニル−１．２−エチレン基を表し、Ｍは、水素イオン、アンモニウムイオン、アルカリ金属イオン、または１／２原子のアルカリ土類金属イオンを表すが、ｖが２以上である場合、Ｒ1同士、Ｒ2同士は互いに同一でも異なっていてもよく、ｙが２以上である場合、Ｒ3同士、Ｒ4同士は互いに同一でも異なっていてもよく、ｘが２以上である場合、Ｒ1同士、Ｒ2同士は互いに同一でも異なっていてもよい。
【００８９】
上記一般式（Ｉｃ−１）で表される化合物の中でも、ｗ＝ｙ＝０である化合物が好ましい。
【００９０】
上記一般式（Ｉｃ−１）で表される化合物として、例えば、（メタ）アクリル酸、（メタ）アクリル酸ナトリウム、（メタ）アクリル酸カリウム、コハク酸−モノ｛（メタ）アクリロイルオキシエチル｝エステル、コハク酸−モノ｛（メタ）アクリロイルオキシエチル｝エステル・ナトリウム塩、コハク酸−モノ｛（メタ）アクリロイルオキシエチル｝エステル・カリウム塩、マレイン酸−モノ｛（メタ）アクリロイルオキシエチル｝エステル、マレイン酸−モノ｛（メタ）アクリロイルオキシエチル｝エステル・ナトリウム塩、マレイン酸−モノ｛（メタ）アクリロイルオキシエチル｝エステル・カリウム塩、イタコン酸−モノ｛（メタ）アクリロイルオキシエチル｝エステル、イタコン酸−モノ｛（メタ）アクリロイルオキシエチル｝エステル・ナトリウム塩、イタコン酸−モノ｛（メタ）アクリロイルオキシエチル｝エステル・カリウム塩、フタル酸−モノ｛（メタ）アクリロイルオキシエチル｝エステル、フタル酸−モノ｛（メタ）アクリロイルオキシエチル｝エステル・ナトリウム塩、フタル酸−モノ｛（メタ）アクリロイルオキシエチル｝エステル・カリウム塩、イソフタル酸−モノ｛（メタ）アクリロイルオキシエチル｝エステル、イソフタル酸−モノ｛（メタ）アクリロイルオキシエチル｝エステル・ナトリウム塩、イソフタル酸−モノ｛（メタ）アクリロイルオキシエチル｝エステル・カリウム塩、テレフタル酸−モノ｛（メタ）アクリロイルオキシエチル｝エステル、テレフタル酸−モノ｛（メタ）アクリロイルオキシエチル｝エステル・ナトリウム塩、テレフタル酸−モノ｛（メタ）アクリロイルオキシエチル｝エステル・カリウム塩、コハク酸−モノ｛（メタ）アクリロイルオキシプロピル｝エステル、コハク酸−モノ｛（メタ）アクリロイルオキシプロピル｝エステル・ナトリウム塩、コハク酸−モノ｛（メタ）アクリロイルオキシプロピル｝エステル・カリウム塩、マレイン酸−モノ｛（メタ）アクリロイルオキシプロピル｝エステル、マレイン酸−モノ｛（メタ）アクリロイルオキシプロピル｝エステル・ナトリウム塩、マレイン酸−モノ｛（メタ）アクリロイルオキシプロピル｝エステル・カリウム塩、イタコン酸−モノ｛（メタ）アクリロイルオキシプロピル｝エステル、イタコン酸−モノ｛（メタ）アクリロイルオキシプロピル｝エステル・ナトリウム塩、イタコン酸−モノ｛（メタ）アクリロイルオキシプロピル｝エステル・カリウム塩、フタル酸−モノ｛（メタ）アクリロイルオキシプロピル｝エステル、フタル酸−モノ｛（メタ）アクリロイルオキシプロピル｝エステル・ナトリウム塩、フタル酸−モノ｛（メタ）アクリロイルオキシプロピル｝エステル・カリウム塩、イソフタル酸−モノ｛（メタ）アクリロイルオキシプロピル｝エステル、イソフタル酸−モノ｛（メタ）アクリロイルオキシプロピル｝エステル・ナトリウム塩、イソフタル酸−モノ｛（メタ）アクリロイルオキシプロピル｝エステル・カリウム塩、テレフタル酸−モノ｛（メタ）アクリロイルオキシプロピル｝エステル、テレフタル酸−モノ｛（メタ）アクリロイルオキシプロピル｝エステル・ナトリウム塩、テレフタル酸−モノ｛（メタ）アクリロイルオキシプロピル｝エステル・カリウム塩、コハク酸−モノ｛（メタ）アクリロイルオキシブチル｝エステル、コハク酸−モノ｛（メタ）アクリロイルオキシブチル｝エステル・ナトリウム塩、コハク酸−モノ｛（メタ）アクリロイルオキシブチル｝エステル・カリウム塩、マレイン酸−モノ｛（メタ）アクリロイルオキシブチル｝エステル、マレイン酸−モノ｛（メタ）アクリロイルオキシブチル｝エステル・ナトリウム塩、マレイン酸−モノ｛（メタ）アクリロイルオキシブチル｝エステル・カリウム塩、イタコン酸−モノ｛（メタ）アクリロイルオキシブチル｝エステル、イタコン酸−モノ｛（メタ）アクリロイルオキシブチル｝エステル・ナトリウム塩、イタコン酸−モノ｛（メタ）アクリロイルオキシブチル｝エステル・カリウム塩、フタル酸−モノ｛（メタ）アクリロイルオキシブチル｝エステル、フタル酸−モノ｛（メタ）アクリロイルオキシブチル｝エステル・ナトリウム塩、フタル酸−モノ｛（メタ）アクリロイルオキシブチル｝エステル・カリウム塩、イソフタル酸−モノ｛（メタ）アクリロイルオキシブチル｝エステル、イソフタル酸−モノ｛（メタ）アクリロイルオキシブチル｝エステル・ナトリウム塩、イソフタル酸−モノ｛（メタ）アクリロイルオキシブチル｝エステル・カリウム塩、テレフタル酸−モノ｛（メタ）アクリロイルオキシブチル｝エステル、テレフタル酸−モノ｛（メタ）アクリロイルオキシブチル｝エステル・ナトリウム塩、テレフタル酸−モノ｛（メタ）アクリロイルオキシブチル｝エステル・カリウム塩、コハク酸−モノ｛（メタ）アクリルアミドメチル｝エステル、コハク酸−モノ｛（メタ）アクリルアミドメチル｝エステル・ナトリウム塩、コハク酸−モノ｛（メタ）アクリルアミドメチル｝エステル・カリウム塩、マレイン酸−モノ｛（メタ）アクリルアミドメチル｝エステル、マレイン酸−モノ｛（メタ）アクリルアミドメチル｝エステル・ナトリウム塩、マレイン酸−モノ｛（メタ）アクリルアミドメチル｝エステル・カリウム塩、イタコン酸−モノ｛（メタ）アクリルアミドメチル｝エステル、イタコン酸−モノ｛（メタ）アクリルアミドメチル｝エステル・ナトリウム塩、イタコン酸−モノ｛（メタ）アクリルアミドメチル｝エステル・カリウム塩、フタル酸−モノ｛（メタ）アクリルアミドメチル｝エステル、フタル酸−モノ｛（メタ）アクリルアミドメチル｝エステル・ナトリウム塩、フタル酸−モノ｛（メタ）アクリルアミドメチル｝エステル・カリウム塩、イソフタル酸−モノ｛（メタ）アクリルアミドメチル｝エステル、イソフタル酸−モノ｛（メタ）アクリルアミドメチル｝エステル・ナトリウム塩、イソフタル酸−モノ｛（メタ）アクリルアミドメチル｝エステル・カリウム塩、テレフタル酸−モノ｛（メタ）アクリルアミドメチル｝エステル、テレフタル酸−モノ｛（メタ）アクリルアミドメチル｝エステル・ナトリウム塩、テレフタル酸−モノ｛（メタ）アクリルアミドメチル｝エステル・カリウム塩、コハク酸−モノ｛（メタ）アクリルアミドエチル｝エステル、コハク酸−モノ｛（メタ）アクリルアミドエチル｝エステル・ナトリウム塩、コハク酸−モノ｛（メタ）アクリルアミドエチル｝エステル・カリウム塩、マレイン酸−モノ｛（メタ）アクリルアミドエチル｝エステル、マレイン酸−モノ｛（メタ）アクリルアミドエチル｝エステル・ナトリウム塩、マレイン酸−モノ｛（メタ）アクリルアミドエチル｝エステル・カリウム塩、イタコン酸−モノ｛（メタ）アクリルアミドエチル｝エステル、イタコン酸−モノ｛（メタ）アクリルアミドエチル｝エステル・ナトリウム塩、イタコン酸−モノ｛（メタ）アクリルアミドエチル｝エステル・カリウム塩、フタル酸−モノ｛（メタ）アクリルアミドエチル｝エステル、フタル酸−モノ｛（メタ）アクリルアミドエチル｝エステル・ナトリウム塩、フタル酸−モノ｛（メタ）アクリルアミドエチル｝エステル・カリウム塩、イソフタル酸−モノ｛（メタ）アクリルアミドエチル｝エステル、イソフタル酸−モノ｛（メタ）アクリルアミドエチル｝エステル・ナトリウム塩、イソフタル酸−モノ｛（メタ）アクリルアミドエチル｝エステル・カリウム塩、テレフタル酸−モノ｛（メタ）アクリルアミドエチル｝エステル、テレフタル酸−モノ｛（メタ）アクリルアミドエチル｝エステル・ナトリウム塩、テレフタル酸−モノ｛（メタ）アクリルアミドエチル｝エステル・カリウム塩などが挙げられる。
【００９１】
【化３９】
2015087810.tif 000041
上記式（Ｉｃ−ｆ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。
【００９２】
上記一般式（Ｉｃ−ｆ）で表される化合物として、例えば、（メタ）アクリル酸、（メタ）アクリル酸リチウム、（メタ）アクリル酸ナトリウム、（メタ）アクリル酸カリウム、（メタ）アクリル酸アンモニウム、（メタ）アクリル酸マグネシウム、（メタ）アクリル酸カルシウム、（メタ）アクリロイルオキシグリコール酸、（メタ）アクリロイルオキシグリコール酸リチウム、（メタ）アクリロイルオキシグリコール酸ナトリウム、（メタ）アクリロイルオキシグリコール酸カリウム、（メタ）アクリロイルオキシグリコール酸アンモニウム、（メタ）アクリロイルオキシグリコール酸マグネシウム、（メタ）アクリロイルオキシグリコール酸カルシウム、２−（メタ）アクリロイルオキシ−プロピオン酸、２−（メタ）アクリロイルオキシ−プロピオン酸リチウム、２−（メタ）アクリロイルオキシ−プロピオン酸ナトリウム、２−（メタ）アクリロイルオキシ−プロピオン酸カリウム、２−（メタ）アクリロイルオキシ−プロピオン酸アンモニウム、２−（メタ）アクリロイルオキシ−プロピオン酸マグネシウム、２−（メタ）アクリロイルオキシ−プロピオン酸カルシウム、３−（メタ）アクリロイルオキシ−プロピオン酸、３−（メタ）アクリロイルオキシ−プロピオン酸リチウム、３−（メタ）アクリロイルオキシ−プロピオン酸ナトリウム、３−（メタ）アクリロイルオキシ−プロピオン酸カリウム、３−（メタ）アクリロイルオキシ−プロピオン酸アンモニウム、３−（メタ）アクリロイルオキシ−プロピオン酸マグネシウム、３−（メタ）アクリロイルオキシ−プロピオン酸カルシウム、（メタ）アクリロイルオキシ−グルコン酸、（メタ）アクリロイルオキシ−グルコン酸リチウム、（メタ）アクリロイルオキシ−グルコン酸ナトリウム、（メタ）アクリロイルオキシ−グルコン酸カリウム、（メタ）アクリロイルオキシ−グルコン酸アンモニウム、（メタ）アクリロイルオキシ−グルコン酸マグネシウム、（メタ）アクリロイルオキシ−グルコン酸カルシウム、（メタ）アクリロイルチオグリコール酸、（メタ）アクリロイルチオグリコール酸リチウム、（メタ）アクリロイルチオグリコール酸ナトリウム、（メタ）アクリロイルチオグリコール酸カリウム、（メタ）アクリロイルチオグリコール酸アンモニウム、（メタ）アクリロイルチオグリコール酸マグネシウム、（メタ）アクリロイルチオグリコール酸カルシウム、２−（メタ）アクリロイルチオ−プロピオン酸、２−（メタ）アクリロイルチオ−プロピオン酸リチウム、２−（メタ）アクリロイルチオ−プロピオン酸ナトリウム、２−（メタ）アクリロイルチオ−プロピオン酸カリウム、２−（メタ）アクリロイルチオ−プロピオン酸アンモニウム、２−（メタ）アクリロイルチオ−プロピオン酸マグネシウム、２−（メタ）アクリロイルチオ−プロピオン酸カルシウム、３−（メタ）アクリロイルチオ−プロピオン酸、３−（メタ）アクリロイルチオ−プロピオン酸リチウム、３−（メタ）アクリロイルチオ−プロピオン酸ナトリウム、３−（メタ）アクリロイルチオ−プロピオン酸カリウム、３−（メタ）アクリロイルチオ−プロピオン酸アンモニウム、３−（メタ）アクリロイルチオ−プロピオン酸マグネシウム、３−（メタ）アクリロイルチオ−プロピオン酸カルシウム、Ｎ−（メタ）アクリロイル−グリシン、Ｎ−（メタ）アクリロイル−グリシンリチウム、Ｎ−（メタ）アクリロイル−グリシンナトリウム、Ｎ−（メタ）アクリロイル−グリシンカリウム、Ｎ−（メタ）アクリロイル−グリシンアンモニウム、Ｎ−（メタ）アクリロイル−グリシンマグネシウム、Ｎ−（メタ）アクリロイル−グリシンカルシウム、Ｎ−（メタ）アクリロイル−アラニン、Ｎ−（メタ）アクリロイル−アラニンリチウム、Ｎ−（メタ）アクリロイル−アラニンナトリウム、Ｎ−（メタ）アクリロイル−アラニンカリウム、Ｎ−（メタ）アクリロイル−アラニンアンモニウム、Ｎ−（メタ）アクリロイル−アラニンマグネシウム、Ｎ−（メタ）アクリロイル−アラニンカルシウムなどが挙げられる。
【００９３】
【化４０】
2015087810.tif 000042
上記式（Ｉｃ−ｇ）中、Ｘは、−Ｏ−，−Ｓ−，−ＮＨ−，または−ＮＣＨ3−を表し、ｒは水素原子またはメチル基を表し、ｒ1〜ｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１およびｍ３は独立して０〜１０の整数を表し、Ｍは、水素イオン、アンモニウムイオン、アルカリ金属イオン、または１／２原子のアルカリ土類金属イオンを表す。
【００９４】
上記一般式（Ｉｃ−ｇ）で表される化合物としては、例えば、マロン酸−モノ｛２−（メタ）アクリロイルオキシ−エチル｝エステル、マロン酸−モノ｛２−（メタ）アクリロイルオキシ−エチル｝エステル・リチウム、マロン酸−モノ｛２−（メタ）アクリロイルオキシ−エチル｝エステル・ナトリウム、マロン酸−モノ｛２−（メタ）アクリロイルオキシ−エチル｝エステル・カリウム、マロン酸−モノ｛２−（メタ）アクリロイルオキシ−エチル｝エステル・アンモニウム、マロン酸−モノ｛２−（メタ）アクリロイルオキシ−エチル｝エステル・マグネシウム、マロン酸−モノ｛２−（メタ）アクリロイルオキシ−エチル｝エステル・カルシウム、マロン酸−モノ｛２−（メタ）アクリロイルオキシ−プロピル｝エステル、マロン酸−モノ｛２−（メタ）アクリロイルオキシ−プロピル｝エステル・リチウム、マロン酸−モノ｛２−（メタ）アクリロイルオキシ−プロピル｝エステル・ナトリウム、マロン酸−モノ｛２−（メタ）アクリロイルオキシ−プロピル｝エステル・カリウム、マロン酸−モノ｛２−（メタ）アクリロイルオキシ−プロピル｝エステル・アンモニウム、マロン酸−モノ｛２−（メタ）アクリロイルオキシ−プロピル｝エステル・マグネシウム、マロン酸−モノ｛２−（メタ）アクリロイルオキシ−プロピル｝エステル・カルシウム、マロン酸−モノ｛３−（メタ）アクリロイルオキシ−プロピル｝エステル、マロン酸−モノ｛３−（メタ）アクリロイルオキシ−プロピル｝エステル・リチウム、マロン酸−モノ｛３−（メタ）アクリロイルオキシ−プロピル｝エステル・ナトリウム、マロン酸−モノ｛３−（メタ）アクリロイルオキシ−プロピル｝エステル・カリウム、マロン酸−モノ｛３−（メタ）アクリロイルオキシ−プロピル｝エステル・アンモニウム、マロン酸−モノ｛３−（メタ）アクリロイルオキシ−プロピル｝エステル・マグネシウム、マロン酸−モノ｛３−（メタ）アクリロイルオキシ−プロピル｝エステル・カルシウム、マロン酸−モノ｛４−（メタ）アクリロイルオキシ−ブチル｝エステル、マロン酸−モノ｛４−（メタ）アクリロイルオキシ−ブチル｝エステル・リチウム、マロン酸−モノ｛４−（メタ）アクリロイルオキシ−ブチル｝エステル・ナトリウム、マロン酸−モノ｛４−（メタ）アクリロイルオキシ−ブチル｝エステル・カリウム、マロン酸−モノ｛４−（メタ）アクリロイルオキシ−ブチル｝エステル・アンモニウム、マロン酸−モノ｛４−（メタ）アクリロイルオキシ−ブチル｝エステル・マグネシウム、マロン酸−モノ｛４−（メタ）アクリロイルオキシ−ブチル｝エステル・カルシウム、マロン酸−モノ｛６−（メタ）アクリロイルオキシ−ヘキシル｝エステル、マロン酸−モノ｛６−（メタ）アクリロイルオキシ−ヘキシル｝エステル・リチウム、マロン酸−モノ｛６−（メタ）アクリロイルオキシ−ヘキシル｝エステル・ナトリウム、マロン酸−モノ｛６−（メタ）アクリロイルオキシ−ヘキシル｝エステル・カリウム、マロン酸−モノ｛６−（メタ）アクリロイルオキシ−ヘキシル｝エステル・アンモニウム、マロン酸−モノ｛６−（メタ）アクリロイルオキシ−ヘキシル｝エステル・マグネシウム、マロン酸−モノ｛６−（メタ）アクリロイルオキシ−ヘキシル｝エステル・カルシウム、コハク酸−モノ｛２−（メタ）アクリロイルオキシ−エチル｝エステル、コハク酸−モノ｛２−（メタ）アクリロイルオキシ−エチル｝エステル・リチウム、コハク酸−モノ｛２−（メタ）アクリロイルオキシ−エチル｝エステル・ナトリウム、コハク酸−モノ｛２−（メタ）アクリロイルオキシ−エチル｝エステル・カリウム、コハク酸−モノ｛２−（メタ）アクリロイルオキシ−エチル｝エステル・アンモニウム、コハク酸−モノ｛２−（メタ）アクリロイルオキシ−エチル｝エステル・マグネシウム、コハク酸−モノ｛２−（メタ）アクリロイルオキシ−エチル｝エステル・カルシウム、コハク酸−モノ｛２−（メタ）アクリロイルオキシ−プロピル｝エステル、コハク酸−モノ｛２−（メタ）アクリロイルオキシ−プロピル｝エステル・リチウム、コハク酸−モノ｛２−（メタ）アクリロイルオキシ−プロピル｝エステル・ナトリウム、コハク酸−モノ｛２−（メタ）アクリロイルオキシ−プロピル｝エステル・カリウム、コハク酸−モノ｛２−（メタ）アクリロイルオキシ−プロピル｝エステル・アンモニウム、コハク酸−モノ｛２−（メタ）アクリロイルオキシ−プロピル｝エステル・マグネシウム、コハク酸−モノ｛２−（メタ）アクリロイルオキシ−プロピル｝エステル・カルシウム、コハク酸−モノ｛３−（メタ）アクリロイルオキシ−プロピル｝エステル、コハク酸−モノ｛３−（メタ）アクリロイルオキシ−プロピル｝エステル・リチウム、コハク酸−モノ｛３−（メタ）アクリロイルオキシ−プロピル｝エステル・ナトリウム、コハク酸−モノ｛３−（メタ）アクリロイルオキシ−プロピル｝エステル・カリウム、コハク酸−モノ｛３−（メタ）アクリロイルオキシ−プロピル｝エステル・アンモニウム、コハク酸−モノ｛３−（メタ）アクリロイルオキシ−プロピル｝エステル・マグネシウム、コハク酸−モノ｛３−（メタ）アクリロイルオキシ−プロピル｝エステル・カルシウム、コハク酸−モノ｛４−（メタ）アクリロイルオキシ−ブチル｝エステル、コハク酸−モノ｛４−（メタ）アクリロイルオキシ−ブチル｝エステル・リチウム、コハク酸−モノ｛４−（メタ）アクリロイルオキシ−ブチル｝エステル・ナトリウム、コハク酸−モノ｛４−（メタ）アクリロイルオキシ−ブチル｝エステル・カリウム、コハク酸−モノ｛４−（メタ）アクリロイルオキシ−ブチル｝エステル・アンモニウム、コハク酸−モノ｛４−（メタ）アクリロイルオキシ−ブチル｝エステル・マグネシウム、コハク酸−モノ｛４−（メタ）アクリロイルオキシ−ブチル｝エステル・カルシウム、コハク酸−モノ｛６−（メタ）アクリロイルオキシ−ヘキシル｝エステル、コハク酸−モノ｛６−（メタ）アクリロイルオキシ−ヘキシル｝エステル・リチウム、コハク酸−モノ｛６−（メタ）アクリロイルオキシ−ヘキシル｝エステル・ナトリウム、コハク酸−モノ｛６−（メタ）アクリロイルオキシ−ヘキシル｝エステル・カリウム、コハク酸−モノ｛６−（メタ）アクリロイルオキシ−ヘキシル｝エステル・アンモニウム、コハク酸−モノ｛６−（メタ）アクリロイルオキシ−ヘキシル｝エステル・マグネシウム、コハク酸−モノ｛６−（メタ）アクリロイルオキシ−ヘキシル｝エステル・カルシウム、グルタン酸−モノ｛２−（メタ）アクリロイルオキシ−エチル｝エステル、グルタン酸−モノ｛２−（メタ）アクリロイルオキシ−エチル｝エステル・リチウム、グルタン酸−モノ｛２−（メタ）アクリロイルオキシ−エチル｝エステル・ナトリウム、グルタン酸−モノ｛２−（メタ）アクリロイルオキシ−エチル｝エステル・カリウム、グルタン酸−モノ｛２−（メタ）アクリロイルオキシ−エチル｝エステル・アンモニウム、グルタン酸−モノ｛２−（メタ）アクリロイルオキシ−エチル｝エステル・マグネシウム、グルタン酸−モノ｛２−（メタ）アクリロイルオキシ−エチル｝エステル・カルシウム、グルタン酸−モノ｛２−（メタ）アクリロイルオキシ−プロピル｝エステル、グルタン酸−モノ｛２−（メタ）アクリロイルオキシ−プロピル｝エステル・リチウム、グルタン酸−モノ｛２−（メタ）アクリロイルオキシ−プロピル｝エステル・ナトリウム、グルタン酸−モノ｛２−（メタ）アクリロイルオキシ−プロピル｝エステル・カリウム、グルタン酸−モノ｛２−（メタ）アクリロイルオキシ−プロピル｝エステル・アンモニウム、グルタン酸−モノ｛２−（メタ）アクリロイルオキシ−プロピル｝エステル・マグネシウム、グルタン酸−モノ｛２−（メタ）アクリロイルオキシ−プロピル｝エステル・カルシウム、グルタン酸−モノ｛３−（メタ）アクリロイルオキシ−プロピル｝エステル、グルタン酸−モノ｛３−（メタ）アクリロイルオキシ−プロピル｝エステル・リチウム、グルタン酸−モノ｛３−（メタ）アクリロイルオキシ−プロピル｝エステル・ナトリウム、グルタン酸−モノ｛３−（メタ）アクリロイルオキシ−プロピル｝エステル・カリウム、グルタン酸−モノ｛３−（メタ）アクリロイルオキシ−プロピル｝エステル・アンモニウム、グルタン酸−モノ｛３−（メタ）アクリロイルオキシ−プロピル｝エステル・マグネシウム、グルタン酸−モノ｛３−（メタ）アクリロイルオキシ−プロピル｝エステル・カルシウム、グルタン酸−モノ｛４−（メタ）アクリロイルオキシ−ブチル｝エステル、グルタン酸−モノ｛４−（メタ）アクリロイルオキシ−ブチル｝エステル・リチウム、グルタン酸−モノ｛４−（メタ）アクリロイルオキシ−ブチル｝エステル・ナトリウム、グルタン酸−モノ｛４−（メタ）アクリロイルオキシ−ブチル｝エステル・カリウム、グルタン酸−モノ｛４−（メタ）アクリロイルオキシ−ブチル｝エステル・アンモニウム、グルタン酸−モノ｛４−（メタ）アクリロイルオキシ−ブチル｝エステル・マグネシウム、グルタン酸−モノ｛４−（メタ）アクリロイルオキシ−ブチル｝エステル・カルシウム、グルタン酸−モノ｛６−（メタ）アクリロイルオキシ−ヘキシル｝エステル、グルタン酸−モノ｛６−（メタ）アクリロイルオキシ−ヘキシル｝エステル・リチウム、グルタン酸−モノ｛６−（メタ）アクリロイルオキシ−ヘキシル｝エステル・ナトリウム、グルタン酸−モノ｛６−（メタ）アクリロイルオキシ−ヘキシル｝エステル・カリウム、グルタン酸−モノ｛６−（メタ）アクリロイルオキシ−ヘキシル｝エステル・アンモニウム、グルタン酸−モノ｛６−（メタ）アクリロイルオキシ−ヘキシル｝エステル・マグネシウム、グルタン酸−モノ｛６−（メタ）アクリロイルオキシ−ヘキシル｝エステル・カルシウム、
アジピン酸−モノ｛２−（メタ）アクリロイルオキシ−エチル｝エステル、アジピン酸−モノ｛２−（メタ）アクリロイルオキシ−エチル｝エステル・リチウム、アジピン酸−モノ｛２−（メタ）アクリロイルオキシ−エチル｝エステル・ナトリウム、アジピン酸−モノ｛２−（メタ）アクリロイルオキシ−エチル｝エステル・カリウム、アジピン酸−モノ｛２−（メタ）アクリロイルオキシ−エチル｝エステル・アンモニウム、アジピン酸−モノ｛２−（メタ）アクリロイルオキシ−エチル｝エステル・マグネシウム、アジピン酸−モノ｛２−（メタ）アクリロイルオキシ−エチル｝エステル・カルシウム、アジピン酸−モノ｛２−（メタ）アクリロイルオキシ−プロピル｝エステル、アジピン酸−モノ｛２−（メタ）アクリロイルオキシ−プロピル｝エステル・リチウム、アジピン酸−モノ｛２−（メタ）アクリロイルオキシ−プロピル｝エステル・ナトリウム、アジピン酸−モノ｛２−（メタ）アクリロイルオキシ−プロピル｝エステル・カリウム、アジピン酸−モノ｛２−（メタ）アクリロイルオキシ−プロピル｝エステル・アンモニウム、アジピン酸−モノ｛２−（メタ）アクリロイルオキシ−プロピル｝エステル・マグネシウム、アジピン酸−モノ｛２−（メタ）アクリロイルオキシ−プロピル｝エステル・カルシウム、アジピン酸−モノ｛３−（メタ）アクリロイルオキシ−プロピル｝エステル、アジピン酸−モノ｛３−（メタ）アクリロイルオキシ−プロピル｝エステル・リチウム、アジピン酸−モノ｛３−（メタ）アクリロイルオキシ−プロピル｝エステル・ナトリウム、アジピン酸−モノ｛３−（メタ）アクリロイルオキシ−プロピル｝エステル・カリウム、アジピン酸−モノ｛３−（メタ）アクリロイルオキシ−プロピル｝エステル・アンモニウム、アジピン酸−モノ｛３−（メタ）アクリロイルオキシ−プロピル｝エステル・マグネシウム、アジピン酸−モノ｛３−（メタ）アクリロイルオキシ−プロピル｝エステル・カルシウム、アジピン酸−モノ｛４−（メタ）アクリロイルオキシ−ブチル｝エステル、アジピン酸−モノ｛４−（メタ）アクリロイルオキシ−ブチル｝エステル・リチウム、アジピン酸−モノ｛４−（メタ）アクリロイルオキシ−ブチル｝エステル・ナトリウム、アジピン酸−モノ｛４−（メタ）アクリロイルオキシ−ブチル｝エステル・カリウム、アジピン酸−モノ｛４−（メタ）アクリロイルオキシ−ブチル｝エステル・アンモニウム、アジピン酸−モノ｛４−（メタ）アクリロイルオキシ−ブチル｝エステル・マグネシウム、アジピン酸−モノ｛４−（メタ）アクリロイルオキシ−ブチル｝エステル・カルシウム、アジピン酸−モノ｛６−（メタ）アクリロイルオキシ−ヘキシル｝エステル、アジピン酸−モノ｛６−（メタ）アクリロイルオキシ−ヘキシル｝エステル・リチウム、アジピン酸−モノ｛６−（メタ）アクリロイルオキシ−ヘキシル｝エステル・ナトリウム、アジピン酸−モノ｛６−（メタ）アクリロイルオキシ−ヘキシル｝エステル・カリウム、アジピン酸−モノ｛６−（メタ）アクリロイルオキシ−ヘキシル｝エステル・アンモニウム、アジピン酸−モノ｛６−（メタ）アクリロイルオキシ−ヘキシル｝エステル・マグネシウム、アジピン酸−モノ｛６−（メタ）アクリロイルオキシ−ヘキシル｝エステル・カルシウム、ピメリン酸−モノ｛２−（メタ）アクリロイルオキシ−エチル｝エステル、ピメリン酸−モノ｛２−（メタ）アクリロイルオキシ−エチル｝エステル・リチウム、ピメリン酸−モノ｛２−（メタ）アクリロイルオキシ−エチル｝エステル・ナトリウム、ピメリン酸−モノ｛２−（メタ）アクリロイルオキシ−エチル｝エステル・カリウム、ピメリン酸−モノ｛２−（メタ）アクリロイルオキシ−エチル｝エステル・アンモニウム、ピメリン酸−モノ｛２−（メタ）アクリロイルオキシ−エチル｝エステル・マグネシウム、ピメリン酸−モノ｛２−（メタ）アクリロイルオキシ−エチル｝エステル・カルシウム、ピメリン酸−モノ｛２−（メタ）アクリロイルオキシ−プロピル｝エステル、ピメリン酸−モノ｛２−（メタ）アクリロイルオキシ−プロピル｝エステル・リチウム、ピメリン酸−モノ｛２−（メタ）アクリロイルオキシ−プロピル｝エステル・ナトリウム、ピメリン酸−モノ｛２−（メタ）アクリロイルオキシ−プロピル｝エステル・カリウム、ピメリン酸−モノ｛２−（メタ）アクリロイルオキシ−プロピル｝エステル・アンモニウム、ピメリン酸−モノ｛２−（メタ）アクリロイルオキシ−プロピル｝エステル・マグネシウム、ピメリン酸−モノ｛２−（メタ）アクリロイルオキシ−プロピル｝エステル・カルシウム、ピメリン酸−モノ｛３−（メタ）アクリロイルオキシ−プロピル｝エステル、ピメリン酸−モノ｛３−（メタ）アクリロイルオキシ−プロピル｝エステル・リチウム、ピメリン酸−モノ｛３−（メタ）アクリロイルオキシ−プロピル｝エステル・ナトリウム、ピメリン酸−モノ｛３−（メタ）アクリロイルオキシ−プロピル｝エステル・カリウム、ピメリン酸−モノ｛３−（メタ）アクリロイルオキシ−プロピル｝エステル・アンモニウム、ピメリン酸−モノ｛３−（メタ）アクリロイルオキシ−プロピル｝エステル・マグネシウム、ピメリン酸−モノ｛３−（メタ）アクリロイルオキシ−プロピル｝エステル・カルシウム、ピメリン酸−モノ｛４−（メタ）アクリロイルオキシ−ブチル｝エステル、ピメリン酸−モノ｛４−（メタ）アクリロイルオキシ−ブチル｝エステル・リチウム、ピメリン酸−モノ｛４−（メタ）アクリロイルオキシ−ブチル｝エステル・ナトリウム、ピメリン酸−モノ｛４−（メタ）アクリロイルオキシ−ブチル｝エステル・カリウム、ピメリン酸−モノ｛４−（メタ）アクリロイルオキシ−ブチル｝エステル・アンモニウム、ピメリン酸−モノ｛４−（メタ）アクリロイルオキシ−ブチル｝エステル・マグネシウム、ピメリン酸−モノ｛４−（メタ）アクリロイルオキシ−ブチル｝エステル・カルシウム、ピメリン酸−モノ｛６−（メタ）アクリロイルオキシ−ヘキシル｝エステル、ピメリン酸−モノ｛６−（メタ）アクリロイルオキシ−ヘキシル｝エステル・リチウム、ピメリン酸−モノ｛６−（メタ）アクリロイルオキシ−ヘキシル｝エステル・ナトリウム、ピメリン酸−モノ｛６−（メタ）アクリロイルオキシ−ヘキシル｝エステル・カリウム、ピメリン酸−モノ｛６−（メタ）アクリロイルオキシ−ヘキシル｝エステル・アンモニウム、ピメリン酸−モノ｛６−（メタ）アクリロイルオキシ−ヘキシル｝エステル・マグネシウム、ピメリン酸−モノ｛６−（メタ）アクリロイルオキシ−ヘキシル｝エステル・カルシウム、
スベリン酸−モノ｛２−（メタ）アクリロイルオキシ−エチル｝エステル、スベリン酸−モノ｛２−（メタ）アクリロイルオキシ−エチル｝エステル・リチウム、スベリン酸−モノ｛２−（メタ）アクリロイルオキシ−エチル｝エステル・ナトリウム、スベリン酸−モノ｛２−（メタ）アクリロイルオキシ−エチル｝エステル・カリウム、スベリン酸−モノ｛２−（メタ）アクリロイルオキシ−エチル｝エステル・アンモニウム、スベリン酸−モノ｛２−（メタ）アクリロイルオキシ−エチル｝エステル・マグネシウム、スベリン酸−モノ｛２−（メタ）アクリロイルオキシ−エチル｝エステル・カルシウム、スベリン酸−モノ｛２−（メタ）アクリロイルオキシ−プロピル｝エステル、スベリン酸−モノ｛２−（メタ）アクリロイルオキシ−プロピル｝エステル・リチウム、スベリン酸−モノ｛２−（メタ）アクリロイルオキシ−プロピル｝エステル・ナトリウム、スベリン酸−モノ｛２−（メタ）アクリロイルオキシ−プロピル｝エステル・カリウム、スベリン酸−モノ｛２−（メタ）アクリロイルオキシ−プロピル｝エステル・アンモニウム、スベリン酸−モノ｛２−（メタ）アクリロイルオキシ−プロピル｝エステル・マグネシウム、スベリン酸−モノ｛２−（メタ）アクリロイルオキシ−プロピル｝エステル・カルシウム、スベリン酸−モノ｛３−（メタ）アクリロイルオキシ−プロピル｝エステル、スベリン酸−モノ｛３−（メタ）アクリロイルオキシ−プロピル｝エステル・リチウム、スベリン酸−モノ｛３−（メタ）アクリロイルオキシ−プロピル｝エステル・ナトリウム、スベリン酸−モノ｛３−（メタ）アクリロイルオキシ−プロピル｝エステル・カリウム、スベリン酸−モノ｛３−（メタ）アクリロイルオキシ−プロピル｝エステル・アンモニウム、スベリン酸−モノ｛３−（メタ）アクリロイルオキシ−プロピル｝エステル・マグネシウム、スベリン酸−モノ｛３−（メタ）アクリロイルオキシ−プロピル｝エステル・カルシウム、スベリン酸−モノ｛４−（メタ）アクリロイルオキシ−ブチル｝エステル、スベリン酸−モノ｛４−（メタ）アクリロイルオキシ−ブチル｝エステル・リチウム、スベリン酸−モノ｛４−（メタ）アクリロイルオキシ−ブチル｝エステル・ナトリウム、スベリン酸−モノ｛４−（メタ）アクリロイルオキシ−ブチル｝エステル・カリウム、スベリン酸−モノ｛４−（メタ）アクリロイルオキシ−ブチル｝エステル・アンモニウム、スベリン酸−モノ｛４−（メタ）アクリロイルオキシ−ブチル｝エステル・マグネシウム、スベリン酸−モノ｛４−（メタ）アクリロイルオキシ−ブチル｝エステル・カルシウム、スベリン酸−モノ｛６−（メタ）アクリロイルオキシ−ヘキシル｝エステル、スベリン酸−モノ｛６−（メタ）アクリロイルオキシ−ヘキシル｝エステル・リチウム、スベリン酸−モノ｛６−（メタ）アクリロイルオキシ−ヘキシル｝エステル・ナトリウム、スベリン酸−モノ｛６−（メタ）アクリロイルオキシ−ヘキシル｝エステル・カリウム、スベリン酸−モノ｛６−（メタ）アクリロイルオキシ−ヘキシル｝エステル・アンモニウム、スベリン酸−モノ｛６−（メタ）アクリロイルオキシ−ヘキシル｝エステル・マグネシウム、スベリン酸−モノ｛６−（メタ）アクリロイルオキシ−ヘキシル｝エステル・カルシウム、セバシン酸−モノ｛２−（メタ）アクリロイルオキシ−エチル｝エステル、セバシン酸−モノ｛２−（メタ）アクリロイルオキシ−エチル｝エステル・リチウム、セバシン酸−モノ｛２−（メタ）アクリロイルオキシ−エチル｝エステル・ナトリウム、セバシン酸−モノ｛２−（メタ）アクリロイルオキシ−エチル｝エステル・カリウム、セバシン酸−モノ｛２−（メタ）アクリロイルオキシ−エチル｝エステル・アンモニウム、セバシン酸−モノ｛２−（メタ）アクリロイルオキシ−エチル｝エステル・マグネシウム、セバシン酸−モノ｛２−（メタ）アクリロイルオキシ−エチル｝エステル・カルシウム、セバシン酸−モノ｛２−（メタ）アクリロイルオキシ−プロピル｝エステル、セバシン酸−モノ｛２−（メタ）アクリロイルオキシ−プロピル｝エステル・リチウム、セバシン酸−モノ｛２−（メタ）アクリロイルオキシ−プロピル｝エステル・ナトリウム、セバシン酸−モノ｛２−（メタ）アクリロイルオキシ−プロピル｝エステル・カリウム、セバシン酸−モノ｛２−（メタ）アクリロイルオキシ−プロピル｝エステル・アンモニウム、セバシン酸−モノ｛２−（メタ）アクリロイルオキシ−プロピル｝エステル・マグネシウム、セバシン酸−モノ｛２−（メタ）アクリロイルオキシ−プロピル｝エステル・カルシウム、セバシン酸−モノ｛３−（メタ）アクリロイルオキシ−プロピル｝エステル、セバシン酸−モノ｛３−（メタ）アクリロイルオキシ−プロピル｝エステル・リチウム、セバシン酸−モノ｛３−（メタ）アクリロイルオキシ−プロピル｝エステル・ナトリウム、セバシン酸−モノ｛３−（メタ）アクリロイルオキシ−プロピル｝エステル・カリウム、セバシン酸−モノ｛３−（メタ）アクリロイルオキシ−プロピル｝エステル・アンモニウム、セバシン酸−モノ｛３−（メタ）アクリロイルオキシ−プロピル｝エステル・マグネシウム、セバシン酸−モノ｛３−（メタ）アクリロイルオキシ−プロピル｝エステル・カルシウム、セバシン酸−モノ｛４−（メタ）アクリロイルオキシ−ブチル｝エステル、セバシン酸−モノ｛４−（メタ）アクリロイルオキシ−ブチル｝エステル・リチウム、セバシン酸−モノ｛４−（メタ）アクリロイルオキシ−ブチル｝エステル・ナトリウム、セバシン酸−モノ｛４−（メタ）アクリロイルオキシ−ブチル｝エステル・カリウム、セバシン酸−モノ｛４−（メタ）アクリロイルオキシ−ブチル｝エステル・アンモニウム、セバシン酸−モノ｛４−（メタ）アクリロイルオキシ−ブチル｝エステル・マグネシウム、セバシン酸−モノ｛４−（メタ）アクリロイルオキシ−ブチル｝エステル・カルシウム、セバシン酸−モノ｛６−（メタ）アクリロイルオキシ−ヘキシル｝エステル、セバシン酸−モノ｛６−（メタ）アクリロイルオキシ−ヘキシル｝エステル・リチウム、セバシン酸−モノ｛６−（メタ）アクリロイルオキシ−ヘキシル｝エステル・ナトリウム、セバシン酸−モノ｛６−（メタ）アクリロイルオキシ−ヘキシル｝エステル・カリウム、セバシン酸−モノ｛６−（メタ）アクリロイルオキシ−ヘキシル｝エステル・アンモニウム、セバシン酸−モノ｛６−（メタ）アクリロイルオキシ−ヘキシル｝エステル・マグネシウム、セバシン酸−モノ｛６−（メタ）アクリロイルオキシ−ヘキシル｝エステル・カルシウム、
ドデカン二酸−モノ｛２−（メタ）アクリロイルオキシ−エチル｝エステル、ドデカン二酸−モノ｛２−（メタ）アクリロイルオキシ−エチル｝エステル・リチウム、ドデカン二酸−モノ｛２−（メタ）アクリロイルオキシ−エチル｝エステル・ナトリウム、ドデカン二酸−モノ｛２−（メタ）アクリロイルオキシ−エチル｝エステル・カリウム、ドデカン二酸−モノ｛２−（メタ）アクリロイルオキシ−エチル｝エステル・アンモニウム、ドデカン二酸−モノ｛２−（メタ）アクリロイルオキシ−エチル｝エステル・マグネシウム、ドデカン二酸−モノ｛２−（メタ）アクリロイルオキシ−エチル｝エステル・カルシウム、ドデカン二酸−モノ｛２−（メタ）アクリロイルオキシ−プロピル｝エステル、ドデカン二酸−モノ｛２−（メタ）アクリロイルオキシ−プロピル｝エステル・リチウム、ドデカン二酸−モノ｛２−（メタ）アクリロイルオキシ−プロピル｝エステル・ナトリウム、ドデカン二酸−モノ｛２−（メタ）アクリロイルオキシ−プロピル｝エステル・カリウム、ドデカン二酸−モノ｛２−（メタ）アクリロイルオキシ−プロピル｝エステル・アンモニウム、ドデカン二酸−モノ｛２−（メタ）アクリロイルオキシ−プロピル｝エステル・マグネシウム、ドデカン二酸−モノ｛２−（メタ）アクリロイルオキシ−プロピル｝エステル・カルシウム、ドデカン二酸−モノ｛３−（メタ）アクリロイルオキシ−プロピル｝エステル、ドデカン二酸−モノ｛３−（メタ）アクリロイルオキシ−プロピル｝エステル・リチウム、ドデカン二酸−モノ｛３−（メタ）アクリロイルオキシ−プロピル｝エステル・ナトリウム、ドデカン二酸−モノ｛３−（メタ）アクリロイルオキシ−プロピル｝エステル・カリウム、ドデカン二酸−モノ｛３−（メタ）アクリロイルオキシ−プロピル｝エステル・アンモニウム、ドデカン二酸−モノ｛３−（メタ）アクリロイルオキシ−プロピル｝エステル・マグネシウム、ドデカン二酸−モノ｛３−（メタ）アクリロイルオキシ−プロピル｝エステル・カルシウム、ドデカン二酸−モノ｛４−（メタ）アクリロイルオキシ−ブチル｝エステル、ドデカン二酸−モノ｛４−（メタ）アクリロイルオキシ−ブチル｝エステル・リチウム、ドデカン二酸−モノ｛４−（メタ）アクリロイルオキシ−ブチル｝エステル・ナトリウム、ドデカン二酸−モノ｛４−（メタ）アクリロイルオキシ−ブチル｝エステル・カリウム、ドデカン二酸−モノ｛４−（メタ）アクリロイルオキシ−ブチル｝エステル・アンモニウム、ドデカン二酸−モノ｛４−（メタ）アクリロイルオキシ−ブチル｝エステル・マグネシウム、ドデカン二酸−モノ｛４−（メタ）アクリロイルオキシ−ブチル｝エステル・カルシウム、ドデカン二酸−モノ｛６−（メタ）アクリロイルオキシ−ヘキシル｝エステル、ドデカン二酸−モノ｛６−（メタ）アクリロイルオキシ−ヘキシル｝エステル・リチウム、ドデカン二酸−モノ｛６−（メタ）アクリロイルオキシ−ヘキシル｝エステル・ナトリウム、ドデカン二酸−モノ｛６−（メタ）アクリロイルオキシ−ヘキシル｝エステル・カリウム、ドデカン二酸−モノ｛６−（メタ）アクリロイルオキシ−ヘキシル｝エステル・アンモニウム、ドデカン二酸−モノ｛６−（メタ）アクリロイルオキシ−ヘキシル｝エステル・マグネシウム、ドデカン二酸−モノ｛６−（メタ）アクリロイルオキシ−ヘキシル｝エステル・カルシウム、マレイン酸−モノ｛２−（メタ）アクリロイルオキシ−エチル｝エステル、マレイン酸−モノ｛２−（メタ）アクリロイルオキシ−エチル｝エステル・リチウム、マレイン酸−モノ｛２−（メタ）アクリロイルオキシ−エチル｝エステル・ナトリウム、マレイン酸−モノ｛２−（メタ）アクリロイルオキシ−エチル｝エステル・カリウム、マレイン酸−モノ｛２−（メタ）アクリロイルオキシ−エチル｝エステル・アンモニウム、マレイン酸−モノ｛２−（メタ）アクリロイルオキシ−エチル｝エステル・マグネシウム、マレイン酸−モノ｛２−（メタ）アクリロイルオキシ−エチル｝エステル・カルシウム、マレイン酸−モノ｛２−（メタ）アクリロイルオキシ−プロピル｝エステル、マレイン酸−モノ｛２−（メタ）アクリロイルオキシ−プロピル｝エステル・リチウム、マレイン酸−モノ｛２−（メタ）アクリロイルオキシ−プロピル｝エステル・ナトリウム、マレイン酸−モノ｛２−（メタ）アクリロイルオキシ−プロピル｝エステル・カリウム、マレイン酸−モノ｛２−（メタ）アクリロイルオキシ−プロピル｝エステル・アンモニウム、マレイン酸−モノ｛２−（メタ）アクリロイルオキシ−プロピル｝エステル・マグネシウム、マレイン酸−モノ｛２−（メタ）アクリロイルオキシ−プロピル｝エステル・カルシウム、マレイン酸−モノ｛３−（メタ）アクリロイルオキシ−プロピル｝エステル、マレイン酸−モノ｛３−（メタ）アクリロイルオキシ−プロピル｝エステル・リチウム、マレイン酸−モノ｛３−（メタ）アクリロイルオキシ−プロピル｝エステル・ナトリウム、マレイン酸−モノ｛３−（メタ）アクリロイルオキシ−プロピル｝エステル・カリウム、マレイン酸−モノ｛３−（メタ）アクリロイルオキシ−プロピル｝エステル・アンモニウム、マレイン酸−モノ｛３−（メタ）アクリロイルオキシ−プロピル｝エステル・マグネシウム、マレイン酸−モノ｛３−（メタ）アクリロイルオキシ−プロピル｝エステル・カルシウム、マレイン酸−モノ｛４−（メタ）アクリロイルオキシ−ブチル｝エステル、マレイン酸−モノ｛４−（メタ）アクリロイルオキシ−ブチル｝エステル・リチウム、マレイン酸−モノ｛４−（メタ）アクリロイルオキシ−ブチル｝エステル・ナトリウム、マレイン酸−モノ｛４−（メタ）アクリロイルオキシ−ブチル｝エステル・カリウム、マレイン酸−モノ｛４−（メタ）アクリロイルオキシ−ブチル｝エステル・アンモニウム、マレイン酸−モノ｛４−（メタ）アクリロイルオキシ−ブチル｝エステル・マグネシウム、マレイン酸−モノ｛４−（メタ）アクリロイルオキシ−ブチル｝エステル・カルシウム、マレイン酸−モノ｛６−（メタ）アクリロイルオキシ−ヘキシル｝エステル、マレイン酸−モノ｛６−（メタ）アクリロイルオキシ−ヘキシル｝エステル・リチウム、マレイン酸−モノ｛６−（メタ）アクリロイルオキシ−ヘキシル｝エステル・ナトリウム、マレイン酸−モノ｛６−（メタ）アクリロイルオキシ−ヘキシル｝エステル・カリウム、マレイン酸−モノ｛６−（メタ）アクリロイルオキシ−ヘキシル｝エステル・アンモニウム、マレイン酸−モノ｛６−（メタ）アクリロイルオキシ−ヘキシル｝エステル・マグネシウム、マレイン酸−モノ｛６−（メタ）アクリロイルオキシ−ヘキシル｝エステル・カルシウム、イタコン酸−モノ｛２−（メタ）アクリロイルオキシ−エチル｝エステル、イタコン酸−モノ｛２−（メタ）アクリロイルオキシ−エチル｝エステル・リチウム、イタコン酸−モノ｛２−（メタ）アクリロイルオキシ−エチル｝エステル・ナトリウム、イタコン酸−モノ｛２−（メタ）アクリロイルオキシ−エチル｝エステル・カリウム、イタコン酸−モノ｛２−（メタ）アクリロイルオキシ−エチル｝エステル・アンモニウム、イタコン酸−モノ｛２−（メタ）アクリロイルオキシ−エチル｝エステル・マグネシウム、イタコン酸−モノ｛２−（メタ）アクリロイルオキシ−エチル｝エステル・カルシウム、イタコン酸−モノ｛２−（メタ）アクリロイルオキシ−プロピル｝エステル、イタコン酸−モノ｛２−（メタ）アクリロイルオキシ−プロピル｝エステル・リチウム、イタコン酸−モノ｛２−（メタ）アクリロイルオキシ−プロピル｝エステル・ナトリウム、イタコン酸−モノ｛２−（メタ）アクリロイルオキシ−プロピル｝エステル・カリウム、イタコン酸−モノ｛２−（メタ）アクリロイルオキシ−プロピル｝エステル・アンモニウム、イタコン酸−モノ｛２−（メタ）アクリロイルオキシ−プロピル｝エステル・マグネシウム、イタコン酸−モノ｛２−（メタ）アクリロイルオキシ−プロピル｝エステル・カルシウム、イタコン酸−モノ｛３−（メタ）アクリロイルオキシ−プロピル｝エステル、イタコン酸−モノ｛３−（メタ）アクリロイルオキシ−プロピル｝エステル・リチウム、イタコン酸−モノ｛３−（メタ）アクリロイルオキシ−プロピル｝エステル・ナトリウム、イタコン酸−モノ｛３−（メタ）アクリロイルオキシ−プロピル｝エステル・カリウム、イタコン酸−モノ｛３−（メタ）アクリロイルオキシ−プロピル｝エステル・アンモニウム、イタコン酸−モノ｛３−（メタ）アクリロイルオキシ−プロピル｝エステル・マグネシウム、イタコン酸−モノ｛３−（メタ）アクリロイルオキシ−プロピル｝エステル・カルシウム、イタコン酸−モノ｛４−（メタ）アクリロイルオキシ−ブチル｝エステル、イタコン酸−モノ｛４−（メタ）アクリロイルオキシ−ブチル｝エステル・リチウム、イタコン酸−モノ｛４−（メタ）アクリロイルオキシ−ブチル｝エステル・ナトリウム、イタコン酸−モノ｛４−（メタ）アクリロイルオキシ−ブチル｝エステル・カリウム、イタコン酸−モノ｛４−（メタ）アクリロイルオキシ−ブチル｝エステル・アンモニウム、イタコン酸−モノ｛４−（メタ）アクリロイルオキシ−ブチル｝エステル・マグネシウム、イタコン酸−モノ｛４−（メタ）アクリロイルオキシ−ブチル｝エステル・カルシウム、イタコン酸−モノ｛６−（メタ）アクリロイルオキシ−ヘキシル｝エステル、イタコン酸−モノ｛６−（メタ）アクリロイルオキシ−ヘキシル｝エステル・リチウム、イタコン酸−モノ｛６−（メタ）アクリロイルオキシ−ヘキシル｝エステル・ナトリウム、イタコン酸−モノ｛６−（メタ）アクリロイルオキシ−ヘキシル｝エステル・カリウム、イタコン酸−モノ｛６−（メタ）アクリロイルオキシ−ヘキシル｝エステル・アンモニウム、イタコン酸−モノ｛６−（メタ）アクリロイルオキシ−ヘキシル｝エステル・マグネシウム、イタコン酸−モノ｛６−（メタ）アクリロイルオキシ−ヘキシル｝エステル・カルシウムなどが挙げられる。
【００９５】
【化４１】
2015087810.tif 000043
上記式（Ｉｃ−ｈ）中、Ｘは、−Ｏ−，−Ｓ−，−ＮＨ−，または−ＮＣＨ3−を表し、ｒは水素原子またはメチル基を表し、ｒ1〜ｒ4は、独立して、水素原子、メチル基、エチル基、または水酸基を表し、ｍ１は０〜１０の整数、ｍ２は０〜５の整数を表し、ｎ０は１〜５の整数を表し、ｎ１は０〜１００の整数を表し、Ｍは、水素イオン、アンモニウムイオン、アルカリ金属イオン、または１／２原子のアルカリ土類金属イオンを表す。
【００９６】
上記一般式（Ｉｃ−ｈ）で表される化合物としては、例えば、フタル酸−モノ｛２−（メタ）アクリロイルオキシ−エチル｝エステル、フタル酸−モノ｛２−（メタ）アクリロイルオキシ−エチル｝エステル・リチウム、フタル酸−モノ｛２−（メタ）アクリロイルオキシ−エチル｝エステル・ナトリウム、フタル酸−モノ｛２−（メタ）アクリロイルオキシ−エチル｝エステル・カリウム、フタル酸−モノ｛２−（メタ）アクリロイルオキシ−エチル｝エステル・アンモニウム、フタル酸−モノ｛２−（メタ）アクリロイルオキシ−エチル｝エステル・マグネシウム、フタル酸−モノ｛２−（メタ）アクリロイルオキシ−エチル｝エステル・カルシウム、フタル酸−モノ｛２−（メタ）アクリロイルオキシ−プロピル｝エステル、フタル酸−モノ｛２−（メタ）アクリロイルオキシ−プロピル｝エステル・リチウム、フタル酸−モノ｛２−（メタ）アクリロイルオキシ−プロピル｝エステル・ナトリウム、フタル酸−モノ｛２−（メタ）アクリロイルオキシ−プロピル｝エステル・カリウム、フタル酸−モノ｛２−（メタ）アクリロイルオキシ−プロピル｝エステル・アンモニウム、フタル酸−モノ｛２−（メタ）アクリロイルオキシ−プロピル｝エステル・マグネシウム、フタル酸−モノ｛２−（メタ）アクリロイルオキシ−プロピル｝エステル・カルシウム、フタル酸−モノ｛３−（メタ）アクリロイルオキシ−プロピル｝エステル、フタル酸−モノ｛３−（メタ）アクリロイルオキシ−プロピル｝エステル・リチウム、フタル酸−モノ｛３−（メタ）アクリロイルオキシ−プロピル｝エステル・ナトリウム、フタル酸−モノ｛３−（メタ）アクリロイルオキシ−プロピル｝エステル・カリウム、フタル酸−モノ｛３−（メタ）アクリロイルオキシ−プロピル｝エステル・アンモニウム、フタル酸−モノ｛３−（メタ）アクリロイルオキシ−プロピル｝エステル・マグネシウム、フタル酸−モノ｛３−（メタ）アクリロイルオキシ−プロピル｝エステル・カルシウム、フタル酸−モノ｛４−（メタ）アクリロイルオキシ−ブチル｝エステル、フタル酸−モノ｛４−（メタ）アクリロイルオキシ−ブチル｝エステル・リチウム、フタル酸−モノ｛４−（メタ）アクリロイルオキシ−ブチル｝エステル・ナトリウム、フタル酸−モノ｛４−（メタ）アクリロイルオキシ−ブチル｝エステル・カリウム、フタル酸−モノ｛４−（メタ）アクリロイルオキシ−ブチル｝エステル・アンモニウム、フタル酸−モノ｛４−（メタ）アクリロイルオキシ−ブチル｝エステル・マグネシウム、フタル酸−モノ｛４−（メタ）アクリロイルオキシ−ブチル｝エステル・カルシウム、フタル酸−モノ｛６−（メタ）アクリロイルオキシ−ヘキシル｝エステル、フタル酸−モノ｛６−（メタ）アクリロイルオキシ−ヘキシル｝エステル・リチウム、フタル酸−モノ｛６−（メタ）アクリロイルオキシ−ヘキシル｝エステル・ナトリウム、フタル酸−モノ｛６−（メタ）アクリロイルオキシ−ヘキシル｝エステル・カリウム、フタル酸−モノ｛６−（メタ）アクリロイルオキシ−ヘキシル｝エステル・アンモニウム、フタル酸−モノ｛６−（メタ）アクリロイルオキシ−ヘキシル｝エステル・マグネシウム、フタル酸−モノ｛６−（メタ）アクリロイルオキシ−ヘキシル｝エステル・カルシウム、イソフタル酸−モノ｛２−（メタ）アクリロイルオキシ−エチル｝エステル、イソフタル酸−モノ｛２−（メタ）アクリロイルオキシ−エチル｝エステル・リチウム、イソフタル酸−モノ｛２−（メタ）アクリロイルオキシ−エチル｝エステル・ナトリウム、イソフタル酸−モノ｛２−（メタ）アクリロイルオキシ−エチル｝エステル・カリウム、イソフタル酸−モノ｛２−（メタ）アクリロイルオキシ−エチル｝エステル・アンモニウム、イソフタル酸−モノ｛２−（メタ）アクリロイルオキシ−エチル｝エステル・マグネシウム、イソフタル酸−モノ｛２−（メタ）アクリロイルオキシ−エチル｝エステル・カルシウム、イソフタル酸−モノ｛２−（メタ）アクリロイルオキシ−プロピル｝エステル、イソフタル酸−モノ｛２−（メタ）アクリロイルオキシ−プロピル｝エステル・リチウム、イソフタル酸−モノ｛２−（メタ）アクリロイルオキシ−プロピル｝エステル・ナトリウム、イソフタル酸−モノ｛２−（メタ）アクリロイルオキシ−プロピル｝エステル・カリウム、イソフタル酸−モノ｛２−（メタ）アクリロイルオキシ−プロピル｝エステル・アンモニウム、イソフタル酸−モノ｛２−（メタ）アクリロイルオキシ−プロピル｝エステル・マグネシウム、イソフタル酸−モノ｛２−（メタ）アクリロイルオキシ−プロピル｝エステル・カルシウム、イソフタル酸−モノ｛３−（メタ）アクリロイルオキシ−プロピル｝エステル、イソフタル酸−モノ｛３−（メタ）アクリロイルオキシ−プロピル｝エステル・リチウム、イソフタル酸−モノ｛３−（メタ）アクリロイルオキシ−プロピル｝エステル・ナトリウム、イソフタル酸−モノ｛３−（メタ）アクリロイルオキシ−プロピル｝エステル・カリウム、イソフタル酸−モノ｛３−（メタ）アクリロイルオキシ−プロピル｝エステル・アンモニウム、イソフタル酸−モノ｛３−（メタ）アクリロイルオキシ−プロピル｝エステル・マグネシウム、イソフタル酸−モノ｛３−（メタ）アクリロイルオキシ−プロピル｝エステル・カルシウム、イソフタル酸−モノ｛４−（メタ）アクリロイルオキシ−ブチル｝エステル、イソフタル酸−モノ｛４−（メタ）アクリロイルオキシ−ブチル｝エステル・リチウム、イソフタル酸−モノ｛４−（メタ）アクリロイルオキシ−ブチル｝エステル・ナトリウム、イソフタル酸−モノ｛４−（メタ）アクリロイルオキシ−ブチル｝エステル・カリウム、イソフタル酸−モノ｛４−（メタ）アクリロイルオキシ−ブチル｝エステル・アンモニウム、イソフタル酸−モノ｛４−（メタ）アクリロイルオキシ−ブチル｝エステル・マグネシウム、イソフタル酸−モノ｛４−（メタ）アクリロイルオキシ−ブチル｝エステル・カルシウム、イソフタル酸−モノ｛６−（メタ）アクリロイルオキシ−ヘキシル｝エステル、イソフタル酸−モノ｛６−（メタ）アクリロイルオキシ−ヘキシル｝エステル・リチウム、イソフタル酸−モノ｛６−（メタ）アクリロイルオキシ−ヘキシル｝エステル・ナトリウム、イソフタル酸−モノ｛６−（メタ）アクリロイルオキシ−ヘキシル｝エステル・カリウム、イソフタル酸−モノ｛６−（メタ）アクリロイルオキシ−ヘキシル｝エステル・アンモニウム、イソフタル酸−モノ｛６−（メタ）アクリロイルオキシ−ヘキシル｝エステル・マグネシウム、イソフタル酸−モノ｛６−（メタ）アクリロイルオキシ−ヘキシル｝エステル・カルシウム、
テレフタル酸−モノ｛２−（メタ）アクリロイルオキシ−エチル｝エステル、テレフタル酸−モノ｛２−（メタ）アクリロイルオキシ−エチル｝エステル・リチウム、テレフタル酸−モノ｛２−（メタ）アクリロイルオキシ−エチル｝エステル・ナトリウム、テレフタル酸−モノ｛２−（メタ）アクリロイルオキシ−エチル｝エステル・カリウム、テレフタル酸−モノ｛２−（メタ）アクリロイルオキシ−エチル｝エステル・アンモニウム、テレフタル酸−モノ｛２−（メタ）アクリロイルオキシ−エチル｝エステル・マグネシウム、テレフタル酸−モノ｛２−（メタ）アクリロイルオキシ−エチル｝エステル・カルシウム、テレフタル酸−モノ｛２−（メタ）アクリロイルオキシ−プロピル｝エステル、テレフタル酸−モノ｛２−（メタ）アクリロイルオキシ−プロピル｝エステル・リチウム、テレフタル酸−モノ｛２−（メタ）アクリロイルオキシ−プロピル｝エステル・ナトリウム、テレフタル酸−モノ｛２−（メタ）アクリロイルオキシ−プロピル｝エステル・カリウム、テレフタル酸−モノ｛２−（メタ）アクリロイルオキシ−プロピル｝エステル・アンモニウム、テレフタル酸−モノ｛２−（メタ）アクリロイルオキシ−プロピル｝エステル・マグネシウム、テレフタル酸−モノ｛２−（メタ）アクリロイルオキシ−プロピル｝エステル・カルシウム、テレフタル酸−モノ｛３−（メタ）アクリロイルオキシ−プロピル｝エステル、テレフタル酸−モノ｛３−（メタ）アクリロイルオキシ−プロピル｝エステル・リチウム、テレフタル酸−モノ｛３−（メタ）アクリロイルオキシ−プロピル｝エステル・ナトリウム、テレフタル酸−モノ｛３−（メタ）アクリロイルオキシ−プロピル｝エステル・カリウム、テレフタル酸−モノ｛３−（メタ）アクリロイルオキシ−プロピル｝エステル・アンモニウム、テレフタル酸−モノ｛３−（メタ）アクリロイルオキシ−プロピル｝エステル・マグネシウム、テレフタル酸−モノ｛３−（メタ）アクリロイルオキシ−プロピル｝エステル・カルシウム、テレフタル酸−モノ｛４−（メタ）アクリロイルオキシ−ブチル｝エステル、テレフタル酸−モノ｛４−（メタ）アクリロイルオキシ−ブチル｝エステル・リチウム、テレフタル酸−モノ｛４−（メタ）アクリロイルオキシ−ブチル｝エステル・ナトリウム、テレフタル酸−モノ｛４−（メタ）アクリロイルオキシ−ブチル｝エステル・カリウム、テレフタル酸−モノ｛４−（メタ）アクリロイルオキシ−ブチル｝エステル・アンモニウム、テレフタル酸−モノ｛４−（メタ）アクリロイルオキシ−ブチル｝エステル・マグネシウム、テレフタル酸−モノ｛４−（メタ）アクリロイルオキシ−ブチル｝エステル・カルシウム、テレフタル酸−モノ｛６−（メタ）アクリロイルオキシ−ヘキシル｝エステル、テレフタル酸−モノ｛６−（メタ）アクリロイルオキシ−ヘキシル｝エステル・リチウム、テレフタル酸−モノ｛６−（メタ）アクリロイルオキシ−ヘキシル｝エステル・ナトリウム、テレフタル酸−モノ｛６−（メタ）アクリロイルオキシ−ヘキシル｝エステル・カリウム、テレフタル酸−モノ｛６−（メタ）アクリロイルオキシ−ヘキシル｝エステル・アンモニウム、テレフタル酸−モノ｛６−（メタ）アクリロイルオキシ−ヘキシル｝エステル・マグネシウム、テレフタル酸−モノ｛６−（メタ）アクリロイルオキシ−ヘキシル｝エステル・カルシウム、ナフタレンジカルボン酸−モノ｛２−（メタ）アクリロイルオキシ−エチル｝エステル、ナフタレンジカルボン酸−モノ｛２−（メタ）アクリロイルオキシ−エチル｝エステル・リチウム、ナフタレンジカルボン酸−モノ｛２−（メタ）アクリロイルオキシ−エチル｝エステル・ナトリウム、ナフタレンジカルボン酸−モノ｛２−（メタ）アクリロイルオキシ−エチル｝エステル・カリウム、ナフタレンジカルボン酸−モノ｛２−（メタ）アクリロイルオキシ−エチル｝エステル・アンモニウム、ナフタレンジカルボン酸−モノ｛２−（メタ）アクリロイルオキシ−エチル｝エステル・マグネシウム、ナフタレンジカルボン酸−モノ｛２−（メタ）アクリロイルオキシ−エチル｝エステル・カルシウム、ナフタレンジカルボン酸−モノ｛２−（メタ）アクリロイルオキシ−プロピル｝エステル、ナフタレンジカルボン酸−モノ｛２−（メタ）アクリロイルオキシ−プロピル｝エステル・リチウム、ナフタレンジカルボン酸−モノ｛２−（メタ）アクリロイルオキシ−プロピル｝エステル・ナトリウム、ナフタレンジカルボン酸−モノ｛２−（メタ）アクリロイルオキシ−プロピル｝エステル・カリウム、ナフタレンジカルボン酸−モノ｛２−（メタ）アクリロイルオキシ−プロピル｝エステル・アンモニウム、ナフタレンジカルボン酸−モノ｛２−（メタ）アクリロイルオキシ−プロピル｝エステル・マグネシウム、ナフタレンジカルボン酸−モノ｛２−（メタ）アクリロイルオキシ−プロピル｝エステル・カルシウム、ナフタレンジカルボン酸−モノ｛３−（メタ）アクリロイルオキシ−プロピル｝エステル、ナフタレンジカルボン酸−モノ｛３−（メタ）アクリロイルオキシ−プロピル｝エステル・リチウム、ナフタレンジカルボン酸−モノ｛３−（メタ）アクリロイルオキシ−プロピル｝エステル・ナトリウム、ナフタレンジカルボン酸−モノ｛３−（メタ）アクリロイルオキシ−プロピル｝エステル・カリウム、ナフタレンジカルボン酸−モノ｛３−（メタ）アクリロイルオキシ−プロピル｝エステル・アンモニウム、ナフタレンジカルボン酸−モノ｛３−（メタ）アクリロイルオキシ−プロピル｝エステル・マグネシウム、ナフタレンジカルボン酸−モノ｛３−（メタ）アクリロイルオキシ−プロピル｝エステル・カルシウム、ナフタレンジカルボン酸−モノ｛４−（メタ）アクリロイルオキシ−ブチル｝エステル、ナフタレンジカルボン酸−モノ｛４−（メタ）アクリロイルオキシ−ブチル｝エステル・リチウム、ナフタレンジカルボン酸−モノ｛４−（メタ）アクリロイルオキシ−ブチル｝エステル・ナトリウム、ナフタレンジカルボン酸−モノ｛４−（メタ）アクリロイルオキシ−ブチル｝エステル・カリウム、ナフタレンジカルボン酸−モノ｛４−（メタ）アクリロイルオキシ−ブチル｝エステル・アンモニウム、ナフタレンジカルボン酸−モノ｛４−（メタ）アクリロイルオキシ−ブチル｝エステル・マグネシウム、ナフタレンジカルボン酸−モノ｛４−（メタ）アクリロイルオキシ−ブチル｝エステル・カルシウム、ナフタレンジカルボン酸−モノ｛６−（メタ）アクリロイルオキシ−ヘキシル｝エステル、ナフタレンジカルボン酸−モノ｛６−（メタ）アクリロイルオキシ−ヘキシル｝エステル・リチウム、ナフタレンジカルボン酸−モノ｛６−（メタ）アクリロイルオキシ−ヘキシル｝エステル・ナトリウム、ナフタレンジカルボン酸−モノ｛６−（メタ）アクリロイルオキシ−ヘキシル｝エステル・カリウム、ナフタレンジカルボン酸−モノ｛６−（メタ）アクリロイルオキシ−ヘキシル｝エステル・アンモニウム、ナフタレンジカルボン酸−モノ｛６−（メタ）アクリロイルオキシ−ヘキシル｝エステル・マグネシウム、ナフタレンジカルボン酸−モノ｛６−（メタ）アクリロイルオキシ−ヘキシル｝エステル・カルシウムなどが挙げられる。
【００９７】
上記一般式（Ｉｄ）で表される化合物の中でも、下記一般式（Ｉｄ−１）で表される化合物が好ましく、また下記一般式（Ｉｄ−ｌ）で表される化合物も好ましい。
【００９８】
【化４２】
2015087810.tif 000044
上記式（Ｉｄ−１）中、Ｄ1は（メタ）アクリロイルオキシ基、（メタ）アクリロイルチオ基、（メタ）アクリルアミド基、ビニル基、アリル基、イソプロペニル基、またはスチリル基を表し、Ｒ1〜Ｒ4は、それぞれ独立して、水素原子、炭素数１〜６のアルキル基、または炭素数１〜６のアルコキシ基を表し、Ｍは、水素イオン、アンモニウムイオン、アルカリ金属イオン、または１／２原子のアルカリ土類金属イオンを表し、ａおよびｂは１または２を表し、ａ＋ｂ＝３を満足し、ｃは１〜２０の整数を表し、ｄは１〜１０の整数を表すが、ｃが２以上である場合、Ｒ1同士、Ｒ2同士は互いに同一でも異なっていてもよく、ｄが２以上である場合、Ｒ1同士、Ｒ2同士は互いに同一でも異なっていてもよく、ａが２である場合、Ｄ1同士、Ｒ1同士、Ｒ2同士は互いに同一でも異なっていてもよく、ｂが２である場合、Ｍ同士は互いに同一でも異なっていてもよい。
【００９９】
上記一般式（Ｉｄ−１）で表される化合物としては、例えば、（メタ）アクリロイルオキシメチルリン、（メタ）アクリロイルオキシメチルリン酸ナトリウム、（メタ）アクリロイルオキシエチルリン酸、（メタ）アクリロイルオキシエチルリン酸モノナトリウム、（メタ）アクリロイルオキシエチルリン酸ジナトリウム、（メタ）アクリロイルオキシエチルリン酸モノカリウム、（メタ）アクリロイルオキシエチルリン酸ジカリウム、ビス｛（メタ）アクリロイルオキシエチル｝リン酸ナトリウム、ビス｛（メタ）アクリロイルオキシエチル｝リン酸カリウム、５−（メタ）アクリロイルオキシ−３−オキサペンチルリン酸モノナトリウム、５−（メタ）アクリロイルオキシ−３−オキサペンチルリン酸ジナトリウム、ビス｛５−（メタ）アクリロイルオキシ−３−オキサペンチル｝リン酸ナトリウム、５−（メタ）アクリロイルオキシ−３−オキサペンチルリン酸モノカリウム、５−（メタ）アクリロイルオキシ−３−オキサペンチルリン酸ジカリウム、ビス｛５−（メタ）アクリロイルオキシ−３−オキサペンチル｝リン酸カリウム、８−（メタ）アクリロイルオキシ−３，６−ジオキサオクチルリン酸モノナトリウム、８−（メタ）アクリロイルオキシ−３，６−ジオキサオクチルリン酸ジナトリウム、ビス｛８−（メタ）アクリロイルオキシ−３，６−ジオキサオクチル｝リン酸ナトリウム、１１−（メタ）アクリロイルオキシ−３，６，９−トリオキサウンデシルリン酸モノナトリウム、１１−（メタ）アクリロイルオキシ−３，６，９−トリオキサウンデシルリン酸ジナトリウム、１１−（メタ）アクリロイルオキシ−３，６，９−トリオキサウンデシルリン酸モノカリウム、１１−（メタ）アクリロイルオキシ−３，６，９−トリオキサウンデシルリン酸ジカリウム、スチリルオキシエチルリン酸モノナトリウム、スチリルオキシエチルリン酸ジナトリウム、スチリルオキシエチルリン酸モノカリウム、スチリルオキシエチルリン酸ジカリウムなどが挙げられる。
【０１００】
【化４３】
2015087810.tif 000045
上記式（Ｉｄ−ｌ）中、Ｘは、−Ｏ−，−Ｓ−，−ＮＨ−，または−ＮＣＨ3−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、Ｍは、水素イオン、アンモニウムイオン、アルカリ金属イオン、または１／２原子のアルカリ土類金属イオンを表す。ａおよびｂは１または２の整数を表し、ａ＋ｂ＝３を満足するが、ａが２である場合、Ｘおよびｒ同士、ｒ1〜ｒ4同士は互いに同一でも異なっていてもよく、ｂが２である場合、Ｍ同士は互いに同一でも異なっていてもよい。
【０１０１】
上記一般式（Ｉｄ−ｌ）で表される化合物としては、例えば、（メタ）アクリロイルオキシメチルリン酸、（メタ）アクリロイルオキシメチルリン酸ジナトリウム、２−（メタ）アクリロイルオキシ−エチルリン酸、２−（メタ）アクリロイルオキシ−エチルリン酸リチウム、２−（メタ）アクリロイルオキシ−エチルリン酸ジリチウム、２−（メタ）アクリロイルオキシ−エチルリン酸ナトリウム、２−（メタ）アクリロイルオキシ−エチルリン酸ジナトリウム、２−（メタ）アクリロイルオキシ−エチルリン酸カリウム、２−（メタ）アクリロイルオキシ−エチルリン酸ジカリウム、２−（メタ）アクリロイルオキシ−エチルリン酸アンモニウム、２−（メタ）アクリロイルオキシ−エチルリン酸ジアンモニウム、２−（メタ）アクリロイルオキシ−エチルリン酸マグネシウム、２−（メタ）アクリロイルオキシ−エチルリン酸カルシウム、ビス｛２−（メタ）アクリロイルオキシ−エチル｝リン酸、ビス｛２−（メタ）アクリロイルオキシ−エチル｝リン酸リチウム、ビス｛２−（メタ）アクリロイルオキシ−エチル｝リン酸ナトリウム、ビス｛２−（メタ）アクリロイルオキシ−エチル｝リン酸カリウム、ビス｛２−（メタ）アクリロイルオキシ−エチル｝リン酸アンモニウム、ビス｛２−（メタ）アクリロイルオキシ−エチル｝リン酸マグネシウム、ビス｛２−（メタ）アクリロイルオキシ−エチル｝リン酸カルシウム、２−（メタ）アクリロイルオキシ−プロピルリン酸、２−（メタ）アクリロイルオキシ−プロピルリン酸リチウム、２−（メタ）アクリロイルオキシ−プロピルリン酸ジリチウム、２−（メタ）アクリロイルオキシ−プロピルリン酸ナトリウム、２−（メタ）アクリロイルオキシ−プロピルリン酸ジナトリウム、２−（メタ）アクリロイルオキシ−プロピルリン酸カリウム、２−（メタ）アクリロイルオキシ−プロピルリン酸ジカリウム、２−（メタ）アクリロイルオキシ−プロピルリン酸アンモニウム、２−（メタ）アクリロイルオキシ−プロピルリン酸ジアンモニウム、２−（メタ）アクリロイルオキシ−プロピルリン酸マグネシウム、２−（メタ）アクリロイルオキシ−プロピルリン酸カルシウム、ビス｛２−（メタ）アクリロイルオキシ−プロピル｝リン酸、ビス｛２−（メタ）アクリロイルオキシ−プロピル｝リン酸リチウム、ビス｛２−（メタ）アクリロイルオキシ−プロピル｝リン酸ナトリウム、ビス｛２−（メタ）アクリロイルオキシ−プロピル｝リン酸カリウム、ビス｛２−（メタ）アクリロイルオキシ−プロピル｝リン酸アンモニウム、ビス｛２−（メタ）アクリロイルオキシ−プロピル｝リン酸マグネシウム、ビス｛２−（メタ）アクリロイルオキシ−プロピル｝リン酸カルシウム、３−（メタ）アクリロイルオキシ−プロピルリン酸、３−（メタ）アクリロイルオキシ−プロピルリン酸リチウム、３−（メタ）アクリロイルオキシ−プロピルリン酸ジリチウム、３−（メタ）アクリロイルオキシ−プロピルリン酸ナトリウム、３−（メタ）アクリロイルオキシ−プロピルリン酸ジナトリウム、３−（メタ）アクリロイルオキシ−プロピルリン酸カリウム、３−（メタ）アクリロイルオキシ−プロピルリン酸ジカリウム、３−（メタ）アクリロイルオキシ−プロピルリン酸アンモニウム、３−（メタ）アクリロイルオキシ−プロピルリン酸ジアンモニウム、３−（メタ）アクリロイルオキシ−プロピルリン酸マグネシウム、３−（メタ）アクリロイルオキシ−プロピルリン酸カルシウム、ビス｛３−（メタ）アクリロイルオキシ−プロピル｝リン酸、ビス｛３−（メタ）アクリロイルオキシ−プロピル｝リン酸リチウム、ビス｛３−（メタ）アクリロイルオキシ−プロピル｝リン酸ナトリウム、ビス｛３−（メタ）アクリロイルオキシ−プロピル｝リン酸カリウム、ビス｛３−（メタ）アクリロイルオキシ−プロピル｝リン酸アンモニウム、ビス｛３−（メタ）アクリロイルオキシ−プロピル｝リン酸マグネシウム、ビス｛３−（メタ）アクリロイルオキシ−プロピル｝リン酸カルシウム、４−（メタ）アクリロイルオキシ−ブチルリン酸、４−（メタ）アクリロイルオキシ−ブチルリン酸リチウム、４−（メタ）アクリロイルオキシ−ブチルリン酸ジリチウム、４−（メタ）アクリロイルオキシ−ブチルリン酸ナトリウム、４−（メタ）アクリロイルオキシ−ブチルリン酸ジナトリウム、４−（メタ）アクリロイルオキシ−ブチルリン酸カリウム、４−（メタ）アクリロイルオキシ−ブチルリン酸ジカリウム、４−（メタ）アクリロイルオキシ−ブチルリン酸アンモニウム、４−（メタ）アクリロイルオキシ−ブチルリン酸ジアンモニウム、４−（メタ）アクリロイルオキシ−ブチルリン酸マグネシウム、４−（メタ）アクリロイルオキシ−ブチルリン酸カルシウム、ビス｛４−（メタ）アクリロイルオキシ−ブチル｝リン酸、ビス｛４−（メタ）アクリロイルオキシ−ブチル｝リン酸リチウム、ビス｛４−（メタ）アクリロイルオキシ−ブチル｝リン酸ナトリウム、ビス｛４−（メタ）アクリロイルオキシ−ブチル｝リン酸カリウム、ビス｛４−（メタ）アクリロイルオキシ−ブチル｝リン酸アンモニウム、ビス｛４−（メタ）アクリロイルオキシ−ブチル｝リン酸マグネシウム、ビス｛４−（メタ）アクリロイルオキシ−ブチル｝リン酸カルシウム、６−（メタ）アクリロイルオキシ−ヘキシルリン酸、６−（メタ）アクリロイルオキシ−ヘキシルリン酸リチウム、６−（メタ）アクリロイルオキシ−ヘキシルリン酸ジリチウム、６−（メタ）アクリロイルオキシ−ヘキシルリン酸ナトリウム、６−（メタ）アクリロイルオキシ−ヘキシルリン酸ジナトリウム、６−（メタ）アクリロイルオキシ−ヘキシルリン酸カリウム、６−（メタ）アクリロイルオキシ−ヘキシルリン酸ジカリウム、６−（メタ）アクリロイルオキシ−ヘキシルリン酸アンモニウム、６−（メタ）アクリロイルオキシ−ヘキシルリン酸ジアンモニウム、６−（メタ）アクリロイルオキシ−ヘキシルリン酸マグネシウム、６−（メタ）アクリロイルオキシ−ヘキシルリン酸カルシウム、ビス｛６−（メタ）アクリロイルオキシ−ヘキシル｝リン酸、ビス｛６−（メタ）アクリロイルオキシ−ヘキシル｝リン酸リチウム、ビス｛６−（メタ）アクリロイルオキシ−ヘキシル｝リン酸ナトリウム、ビス｛６−（メタ）アクリロイルオキシ−ヘキシル｝リン酸カリウム、ビス｛６−（メタ）アクリロイルオキシ−ヘキシル｝リン酸アンモニウム、ビス｛６−（メタ）アクリロイルオキシ−ヘキシル｝リン酸マグネシウム、ビス｛６−（メタ）アクリロイルオキシ−ヘキシル｝リン酸カルシウム、５−（メタ）アクリロイルオキシ−３−オキサペンチルリン酸、５−（メタ）アクリロイルオキシ−３−オキサペンチルリン酸リチウム、５−（メタ）アクリロイルオキシ−３−オキサペンチルリン酸ジリチウム、５−（メタ）アクリロイルオキシ−３−オキサペンチルリン酸ナトリウム、５−（メタ）アクリロイルオキシ−３−オキサペンチルリン酸ジナトリウム、５−（メタ）アクリロイルオキシ−３−オキサペンチルリン酸カリウム、５−（メタ）アクリロイルオキシ−３−オキサペンチルリン酸ジカリウム、５−（メタ）アクリロイルオキシ−３−オキサペンチルリン酸アンモニウム、５−（メタ）アクリロイルオキシ−３−オキサペンチルリン酸ジアンモニウム、５−（メタ）アクリロイルオキシ−３−オキサペンチルリン酸マグネシウム、５−（メタ）アクリロイルオキシ−３−オキサペンチルリン酸カルシウム、ビス｛５−（メタ）アクリロイルオキシ−３−オキサペンチル｝リン酸、ビス｛５−（メタ）アクリロイルオキシ−３−オキサペンチル｝リン酸リチウム、ビス｛５−（メタ）アクリロイルオキシ−３−オキサペンチル｝リン酸ナトリウム、ビス｛５−（メタ）アクリロイルオキシ−３−オキサペンチル｝リン酸カリウム、ビス｛５−（メタ）アクリロイルオキシ−３−オキサペンチル｝リン酸アンモニウム、ビス｛５−（メタ）アクリロイルオキシ−３−オキサペンチル｝リン酸マグネシウム、ビス｛５−（メタ）アクリロイルオキシ−３−オキサペンチル｝リン酸カルシウム、８−（メタ）アクリロイルオキシ−３，６−ジオキサオクチルリン酸、８−（メタ）アクリロイルオキシ−３，６−ジオキサオクチルリン酸リチウム、８−（メタ）アクリロイルオキシ−３，６−ジオキサオクチルリン酸ジリチウム、８−（メタ）アクリロイルオキシ−３，６−ジオキサオクチルリン酸ナトリウム、８−（メタ）アクリロイルオキシ−３，６−ジオキサオクチルリン酸ジナトリウム、８−（メタ）アクリロイルオキシ−３，６−ジオキサオクチルリン酸カリウム、８−（メタ）アクリロイルオキシ−３，６−ジオキサオクチルリン酸ジカリウム、８−（メタ）アクリロイルオキシ−３，６−ジオキサオクチルリン酸アンモニウム、８−（メタ）アクリロイルオキシ−３，６−ジオキサオクチルリン酸ジアンモニウム、８−（メタ）アクリロイルオキシ−３，６−ジオキサオクチルリン酸マグネシウム、８−（メタ）アクリロイルオキシ−３，６−ジオキサオクチルリン酸カルシウム、ビス｛８−（メタ）アクリロイルオキシ−３，６−ジオキサオクチル｝リン酸、ビス｛８−（メタ）アクリロイルオキシ−３，６−ジオキサオクチル｝リン酸リチウム、ビス｛８−（メタ）アクリロイルオキシ−３，６−ジオキサオクチル｝リン酸ナトリウム、ビス｛８−（メタ）アクリロイルオキシ−３，６−ジオキサオクチル｝リン酸カリウム、ビス｛８−（メタ）アクリロイルオキシ−３，６−ジオキサオクチル｝リン酸アンモニウム、ビス｛８−（メタ）アクリロイルオキシ−３，６−ジオキサオクチル｝リン酸マグネシウム、ビス｛８−（メタ）アクリロイルオキシ−３，６−ジオキサオクチル｝リン酸カルシウムなどが挙げられる。
【０１０２】
また、上記化合物（Ｉ）となるアニオン性親水基を有する化合物としては、下記一般式（Ｉｉ）〜（Ｉｋ）で表される化合物も好ましい。
【０１０３】
【化４４】
2015087810.tif 000046
上記式（Ｉｉ）中、ｒは水素原子またはメチル基を表し、ｒ1〜ｒ6は、それぞれ独立して、水素原子、メチル基、エチル基、または水酸基を表し、ｎ５０は０〜５の整数を表し、ｎ１は０〜１００の整数を表し、ｍ１は０〜１０の整数を表し、Ｘ1およびＸ2は、独立して、−Ｏ−，−Ｓ−，−ＮＨ−，または−ＮＣＨ3−を表し、Ｍは、水素イオン、アンモニウムイオン、アルカリ金属イオン、または１／２原子のアルカリ土類金属イオンを表す。なお、ｎ１が２以上の場合は、ｒ1同士〜ｒ4同士、およびＸ1同士は、互いに同一でも異なっていてもよい。
【０１０４】
上記一般式（Ｉｉ）で表される化合物としては、例えば、（メタ）アクリロイルオキシマロン酸、（メタ）アクリロイルオキシマロン酸リチウム、（メタ）アクリロイルオキシマロン酸ジリチウム、（メタ）アクリロイルオキシマロン酸ナトリウム、（メタ）アクリロイルオキシマロン酸ジナトリウム、（メタ）アクリロイルオキシマロン酸カリウム、（メタ）アクリロイルオキシマロン酸ジカリウム、（メタ）アクリロイルオキシマロン酸アンモニウム、（メタ）アクリロイルオキシマロン酸ジアンモニウム、（メタ）アクリロイルオキシマロン酸マグネシウム、（メタ）アクリロイルオキシマロン酸カルシウム、（メタ）アクリルアミドマロン酸、（メタ）アクリルアミドマロン酸リチウム、（メタ）アクリルアミドマロン酸ジリチウム、（メタ）アクリルアミドマロン酸ナトリウム、（メタ）アクリルアミドマロン酸ジナトリウム、（メタ）アクリルアミドマロン酸カリウム、（メタ）アクリルアミドマロン酸ジカリウム、（メタ）アクリルアミドマロン酸アンモニウム、（メタ）アクリルアミドマロン酸ジアンモニウム、（メタ）アクリルアミドマロン酸マグネシウム、（メタ）アクリルアミドマロン酸カルシウム、（メタ）アクリロイルオキシコハク酸、（メタ）アクリロイルオキシコハク酸リチウム、（メタ）アクリロイルオキシコハク酸ジリチウム、（メタ）アクリロイルオキシコハク酸ナトリウム、（メタ）アクリロイルオキシコハク酸ジナトリウム、（メタ）アクリロイルオキシコハク酸カリウム、（メタ）アクリロイルオキシコハク酸ジカリウム、（メタ）アクリロイルオキシコハク酸アンモニウム、（メタ）アクリロイルオキシコハク酸ジアンモニウム、（メタ）アクリロイルオキシコハク酸マグネシウム、（メタ）アクリロイルオキシコハク酸カルシウム、（メタ）アクリロイルチオ−コハク酸、（メタ）アクリロイルチオ−コハク酸リチウム、（メタ）アクリロイルチオ−コハク酸ジリチウム、（メタ）アクリロイルチオ−コハク酸ナトリウム、（メタ）アクリロイルチオ−コハク酸ジナトリウム、（メタ）アクリロイルチオ−コハク酸カリウム、（メタ）アクリロイルチオ−コハク酸ジカリウム、（メタ）アクリロイルチオ−コハク酸アンモニウム、（メタ）アクリロイルチオ−コハク酸ジアンモニウム、（メタ）アクリロイルチオ−コハク酸マグネシウム、（メタ）アクリロイルチオ−コハク酸カルシウム、リンゴ酸（メタ）アクリレート、リンゴ酸（メタ）アクリレート・リチウム、リンゴ酸（メタ）アクリレート・ジリチウム、リンゴ酸（メタ）アクリレート・ナトリウム、リンゴ酸（メタ）アクリレート・ジナトリウム、リンゴ酸（メタ）アクリレート・カリウム、リンゴ酸（メタ）アクリレート・ジカリウム、リンゴ酸（メタ）アクリレート・アンモニウム、リンゴ酸（メタ）アクリレート・ジアンモニウム、リンゴ酸（メタ）アクリレート・マグネシウム、リンゴ酸（メタ）アクリレート・カルシウム、酒石酸（メタ）アクリレート、酒石酸（メタ）アクリレート・リチウム、酒石酸（メタ）アクリレート・ジリチウム、酒石酸（メタ）アクリレート・ナトリウム、酒石酸（メタ）アクリレート・ジナトリウム、酒石酸（メタ）アクリレート・カリウム、酒石酸（メタ）アクリレート・ジカリウム、酒石酸（メタ）アクリレート・アンモニウム、酒石酸（メタ）アクリレート・ジアンモニウム、酒石酸（メタ）アクリレート・マグネシウム、酒石酸（メタ）アクリレート・カルシウム、Ｎ−（メタ）アクリロイル−アスパラギン酸、Ｎ−（メタ）アクリロイル−アスパラギン酸リチウム、Ｎ−（メタ）アクリロイル−アスパラギン酸ジリチウム、Ｎ−（メタ）アクリロイル−アスパラギン酸ナトリウム、Ｎ−（メタ）アクリロイル−アスパラギン酸ジナトリウム、Ｎ−（メタ）アクリロイル−アスパラギン酸カリウム、Ｎ−（メタ）アクリロイル−アスパラギン酸ジカリウム、Ｎ−（メタ）アクリロイル−アスパラギン酸アンモニウム、Ｎ−（メタ）アクリロイル−アスパラギン酸ジアンモニウム、Ｎ−（メタ）アクリロイル−アスパラギン酸マグネシウム、Ｎ−（メタ）アクリロイル−アスパラギン酸カルシウム、Ｎ−（メタ）アクリロイル−グルタミン酸、Ｎ−（メタ）アクリロイル−グルタミン酸リチウム、Ｎ−（メタ）アクリロイル−グルタミン酸ジリチウム、Ｎ−（メタ）アクリロイル−グルタミン酸ナトリウム、Ｎ−（メタ）アクリロイル−グルタミン酸ジナトリウム、Ｎ−（メタ）アクリロイル−グルタミン酸カリウム、Ｎ−（メタ）アクリロイル−グルタミン酸ジカリウム、Ｎ−（メタ）アクリロイル−グルタミン酸アンモニウム、Ｎ−（メタ）アクリロイル−グルタミン酸ジアンモニウム、Ｎ−（メタ）アクリロイル−グルタミン酸マグネシウム、Ｎ−（メタ）アクリロイル−グルタミン酸カルシウムなどが挙げられる。
【０１０５】
【化４５】
2015087810.tif 000047
上記一般式（Ｉｊ）で表される化合物としては、例えば、マレイン酸、マレイン酸リチウム、マレイン酸ジリチウム、マレイン酸ナトリウム、マレイン酸ジナトリウム、マレイン酸カリウム、マレイン酸ジカリウム、マレイン酸アンモニウム、マレイン酸ジアンモニウム、マレイン酸マグネシウム、マレイン酸カルシウムなどが挙げられる。
【０１０６】
上記式（Ｉｊ）中、Ｍ1およびＭ2は、独立して、水素イオン、アンモニウムイオン、アルカリ金属イオン、または１／２原子のアルカリ土類金属イオンを表す。
【０１０７】
上記一般式（Ｉｊ）で表される化合物としては、例えば、マレイン酸、マレイン酸リチウム、マレイン酸ジリチウム、マレイン酸ナトリウム、マレイン酸ジナトリウム、マレイン酸カリウム、マレイン酸ジカリウム、マレイン酸アンモニウム、マレイン酸ジアンモニウム、マレイン酸マグネシウム、マレイン酸カルシウムなどが挙げられる。
【０１０８】
【化４６】
2015087810.tif 000048
上記式（Ｉｋ）中、Ｍ1およびＭ2は、独立して、水素イオン、アンモニウムイオン、アルカリ金属イオン、または１／２原子のアルカリ土類金属イオンを表す。
【０１０９】
上記一般式（Ｉｋ）で表される化合物としては、例えば、イタコン酸、イタコン酸リチウム、イタコン酸ジリチウム、イタコン酸ナトリウム、イタコン酸ジナトリウム、イタコン酸カリウム、イタコン酸ジカリウム、イタコン酸アンモニウム、イタコン酸ジアンモニウム、イタコン酸マグネシウム、イタコン酸カルシウムなどが挙げられる。
【０１１０】
また、上記化合物（Ｉ）となるアニオン性親水基を有する化合物であり、重合性炭素―炭素二重結合を有する官能基を２つ以上有する化合物としては、下記一般式（Ｉｕ）〜（Ｉｗ）で表される化合物が挙げられる。
【０１１１】
【化４７】
2015087810.tif 000049
上記式（Ｉｕ）中、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は独立して０〜１０の整数を表し、Ｍは、水素イオン、アンモニウムイオン、アルカリ金属イオン、または１／２原子のアルカリ土類金属イオンを表す。
【０１１２】
上記一般式（Ｉｕ）で表される化合物としては、例えば、１，３−（メタ）アクリロイルオキシ−プロピル−２−マロン酸エステル、１，３−（メタ）アクリロイルオキシ−プロピル−２−マロン酸エステル・ナトリウム、１，３−（メタ）アクリロイルオキシ−プロピル−２−マロン酸エステル・カリウム、１，３−（メタ）アクリロイルオキシ−プロピル−２−マロン酸エステル・アンモニウム、１，３−（メタ）アクリロイルオキシ−プロピル−２−マロン酸エステル・マグネシウム、１，３−（メタ）アクリロイルオキシ−プロピル−２−マロン酸エステル・カルシウム、１，３−（メタ）アクリロイルオキシ−プロピル−２−グルタミン酸エステル、１，３−（メタ）アクリロイルオキシ−プロピル−２−グルタミン酸エステル・ナトリウム、１，３−（メタ）アクリロイルオキシ−プロピル−２−グルタミン酸エステル・カリウム、１，３−（メタ）アクリロイルオキシ−プロピル−２−グルタミン酸エステル・アンモニウム、１，３−（メタ）アクリロイルオキシ−プロピル−２−グルタミン酸エステル・マグネシウム、１，３−（メタ）アクリロイルオキシ−プロピル−２−グルタミン酸エステル・カルシウム、１，３−（メタ）アクリロイルオキシ−プロピル−２−アジピン酸エステル、１，３−（メタ）アクリロイルオキシ−プロピル−２−アジピン酸エステル・ナトリウム、１，３−（メタ）アクリロイルオキシ−プロピル−２−アジピン酸エステル・カリウム、１，３−（メタ）アクリロイルオキシ−プロピル−２−アジピン酸エステル・アンモニウム、１，３−（メタ）アクリロイルオキシ−プロピル−２−アジピン酸エステル・マグネシウム、１，３−（メタ）アクリロイルオキシ−プロピル−２−アジピン酸エステル・カルシウム、１，３−（メタ）アクリロイルオキシ−プロピル−２−ピメリン酸エステル、１，３−（メタ）アクリロイルオキシ−プロピル−２−ピメリン酸エステル・ナトリウム、１，３−（メタ）アクリロイルオキシ−プロピル−２−ピメリン酸エステル・カリウム、１，３−（メタ）アクリロイルオキシ−プロピル−２−ピメリン酸エステル・アンモニウム、１，３−（メタ）アクリロイルオキシ−プロピル−２−ピメリン酸エステル・マグネシウム、１，３−（メタ）アクリロイルオキシ−プロピル−２−ピメリン酸エステル・カルシウム、１，３−（メタ）アクリロイルオキシ−プロピル−２−スベリン酸エステル、１，３−（メタ）アクリロイルオキシ−プロピル−２−スベリン酸エステル・ナトリウム、１，３−（メタ）アクリロイルオキシ−プロピル−２−スベリン酸エステル・カリウム、１，３−（メタ）アクリロイルオキシ−プロピル−２−スベリン酸エステル・アンモニウム、１，３−（メタ）アクリロイルオキシ−プロピル−２−スベリン酸エステル・マグネシウム、１，３−（メタ）アクリロイルオキシ−プロピル−２−スベリン酸エステル・カルシウム、１，３−（メタ）アクリロイルオキシ−プロピル−２−セバシン酸エステル、１，３−（メタ）アクリロイルオキシ−プロピル−２−セバシン酸エステル・ナトリウム、１，３−（メタ）アクリロイルオキシ−プロピル−２−セバシン酸エステル・カリウム、１，３−（メタ）アクリロイルオキシ−プロピル−２−セバシン酸エステル・アンモニウム、１，３−（メタ）アクリロイルオキシ−プロピル−２−セバシン酸エステル・マグネシウム、１，３−（メタ）アクリロイルオキシ−プロピル−２−セバシン酸エステル・カルシウム、１，３−（メタ）アクリロイルオキシ−プロピル−２−ドデカン二酸エステル、１，３−（メタ）アクリロイルオキシ−プロピル−２−ドデカン二酸エステル・ナトリウム、１，３−（メタ）アクリロイルオキシ−プロピル−２−ドデカン二酸エステル・カリウム、１，３−（メタ）アクリロイルオキシ−プロピル−２−ドデカン二酸エステル・アンモニウム、１，３−（メタ）アクリロイルオキシ−プロピル−２−ドデカン二酸エステル・マグネシウム、１，３−（メタ）アクリロイルオキシ−プロピル−２−ドデカン二酸エステル・カルシウム、１，３−（メタ）アクリロイルオキシ−プロピル−２−マレイン酸エステル、１，３−（メタ）アクリロイルオキシ−プロピル−２−マレイン酸エステル・ナトリウム、１，３−（メタ）アクリロイルオキシ−プロピル−２−マレイン酸エステル・カリウム、１，３−（メタ）アクリロイルオキシ−プロピル−２−マレイン酸エステル・アンモニウム、１，３−（メタ）アクリロイルオキシ−プロピル−２−マレイン酸エステル・マグネシウム、１，３−（メタ）アクリロイルオキシ−プロピル−２−マレイン酸エステル・カルシウム、１，３−（メタ）アクリロイルオキシ−プロピル−２−イタコン酸エステル、１，３−（メタ）アクリロイルオキシ−プロピル−２−イタコン酸エステル・ナトリウム、１，３−（メタ）アクリロイルオキシ−プロピル−２−イタコン酸エステル・カリウム、１，３−（メタ）アクリロイルオキシ−プロピル−２−イタコン酸エステル・アンモニウム、１，３−（メタ）アクリロイルオキシ−プロピル−２−イタコン酸エステル・マグネシウム、１，３−（メタ）アクリロイルオキシ−プロピル−２−イタコン酸エステル・カルシウムなどが挙げられる。
【０１１３】
【化４８】
2015087810.tif 000050
上記式（Ｉｖ）中、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は独立して０〜１０の整数を表し、Ｍは、水素イオン、アンモニウムイオン、アルカリ金属イオン、または１／２原子のアルカリ土類金属イオンを表す。
【０１１４】
上記一般式（Ｉｖ）で表される化合物としては、例えば、ペンタエリスリトールトリ（メタ）アクリレート−マロン酸エステル、ペンタエリスリトールトリ（メタ）アクリレート−マロン酸エステル・ナトリウム、ペンタエリスリトールトリ（メタ）アクリレート−マロン酸エステル・カリウム、ペンタエリスリトールトリ（メタ）アクリレート−マロン酸エステル・アンモニウム、ペンタエリスリトールトリ（メタ）アクリレート−マロン酸エステル・マグネシウム、ペンタエリスリトールトリ（メタ）アクリレート−マロン酸エステル・カルシウム、ペンタエリスリトールトリ（メタ）アクリレート−グルタミン酸エステル、ペンタエリスリトールトリ（メタ）アクリレート−グルタミン酸エステル・ナトリウム、ペンタエリスリトールトリ（メタ）アクリレート−グルタミン酸エステル・カリウム、ペンタエリスリトールトリ（メタ）アクリレート−グルタミン酸エステル・アンモニウム、ペンタエリスリトールトリ（メタ）アクリレート−グルタミン酸エステル・マグネシウム、ペンタエリスリトールトリ（メタ）アクリレート−グルタミン酸エステル・カルシウム、ペンタエリスリトールトリ（メタ）アクリレート−アジピン酸エステル、ペンタエリスリトールトリ（メタ）アクリレート−アジピン酸エステル・ナトリウム、ペンタエリスリトールトリ（メタ）アクリレート−アジピン酸エステル・カリウム、ペンタエリスリトールトリ（メタ）アクリレート−アジピン酸エステル・アンモニウム、ペンタエリスリトールトリ（メタ）アクリレート−アジピン酸エステル・マグネシウム、ペンタエリスリトールトリ（メタ）アクリレート−アジピン酸エステル・カルシウム、ペンタエリスリトールトリ（メタ）アクリレート−ピメリン酸エステル、ペンタエリスリトールトリ（メタ）アクリレート−ピメリン酸エステル・ナトリウム、ペンタエリスリトールトリ（メタ）アクリレート−ピメリン酸エステル・カリウム、ペンタエリスリトールトリ（メタ）アクリレート−ピメリン酸エステル・アンモニウム、ペンタエリスリトールトリ（メタ）アクリレート−ピメリン酸エステル・マグネシウム、ペンタエリスリトールトリ（メタ）アクリレート−ピメリン酸エステル・カルシウム、ペンタエリスリトールトリ（メタ）アクリレート−スベリン酸エステル、ペンタエリスリトールトリ（メタ）アクリレート−スベリン酸エステル・ナトリウム、ペンタエリスリトールトリ（メタ）アクリレート−スベリン酸エステル・カリウム、ペンタエリスリトールトリ（メタ）アクリレート−スベリン酸エステル・アンモニウム、ペンタエリスリトールトリ（メタ）アクリレート−スベリン酸エステル・マグネシウム、ペンタエリスリトールトリ（メタ）アクリレート−スベリン酸エステル・カルシウム、ペンタエリスリトールトリ（メタ）アクリレート−セバシン酸エステル、ペンタエリスリトールトリ（メタ）アクリレート−セバシン酸エステル・ナトリウム、ペンタエリスリトールトリ（メタ）アクリレート−セバシン酸エステル・カリウム、ペンタエリスリトールトリ（メタ）アクリレート−セバシン酸エステル・アンモニウム、ペンタエリスリトールトリ（メタ）アクリレート−セバシン酸エステル・マグネシウム、ペンタエリスリトールトリ（メタ）アクリレート−セバシン酸エステル・カルシウム、ペンタエリスリトールトリ（メタ）アクリレート−ドデカン二酸エステル、ペンタエリスリトールトリ（メタ）アクリレート−ドデカン二酸エステル・ナトリウム、ペンタエリスリトールトリ（メタ）アクリレート−ドデカン二酸エステル・カリウム、ペンタエリスリトールトリ（メタ）アクリレート−ドデカン二酸エステル・アンモニウム、ペンタエリスリトールトリ（メタ）アクリレート−ドデカン二酸エステル・マグネシウム、ペンタエリスリトールトリ（メタ）アクリレート−ドデカン二酸エステル・カルシウム、ペンタエリスリトールトリ（メタ）アクリレート−マレイン酸エステル、ペンタエリスリトールトリ（メタ）アクリレート−マレイン酸エステル・ナトリウム、ペンタエリスリトールトリ（メタ）アクリレート−マレイン酸エステル・カリウム、ペンタエリスリトールトリ（メタ）アクリレート−マレイン酸エステル・アンモニウム、ペンタエリスリトールトリ（メタ）アクリレート−マレイン酸エステル・マグネシウム、ペンタエリスリトールトリ（メタ）アクリレート−マレイン酸エステル・カルシウム、ペンタエリスリトールトリ（メタ）アクリレート−イタコン酸エステル、ペンタエリスリトールトリ（メタ）アクリレート−イタコン酸エステル・ナトリウム、ペンタエリスリトールトリ（メタ）アクリレート−イタコン酸エステル・カリウム、ペンタエリスリトールトリ（メタ）アクリレート−イタコン酸エステル・アンモニウム、ペンタエリスリトールトリ（メタ）アクリレート−イタコン酸エステル・マグネシウム、ペンタエリスリトールトリ（メタ）アクリレート−イタコン酸エステル・カルシウムなどが挙げられる。
【０１１５】
【化４９】
2015087810.tif 000051
上記式（Ｉｗ）中、ｒ5およびｒ6は、独立して、水素原子、メチル基、エチル基、水酸基を表し、ｒ7およびｒ8は、独立して、水素原子、メチリデン基、メチル基、エチル基、水酸基を表し、ｒ5およびｒ6が結合する炭素原子とｒ7およびｒ8が結合する炭素原子との結合は、単結合でも、二重結合でもよく、ｍ１は独立して０〜１０の整数を表し、Ｍは、水素イオン、アンモニウムイオン、アルカリ金属イオン、または１／２原子のアルカリ土類金属イオンを表す。
【０１１６】
上記一般式（Ｉｕ）で表される化合物としては、例えば、ジペンタエリスリトールペンタ（メタ）アクリレート−マロン酸エステル、ジペンタエリスリトールペンタ（メタ）アクリレート−マロン酸エステル・ナトリウム、ジペンタエリスリトールペンタ（メタ）アクリレート−マロン酸エステル・カリウム、ジペンタエリスリトールペンタ（メタ）アクリレート−マロン酸エステル・アンモニウム、ジペンタエリスリトールペンタ（メタ）アクリレート−マロン酸エステル・マグネシウム、ジペンタエリスリトールペンタ（メタ）アクリレート−マロン酸エステル・カルシウム、ジペンタエリスリトールペンタ（メタ）アクリレート−グルタミン酸エステル、ジペンタエリスリトールペンタ（メタ）アクリレート−グルタミン酸エステル・ナトリウム、ジペンタエリスリトールペンタ（メタ）アクリレート−グルタミン酸エステル・カリウム、ジペンタエリスリトールペンタ（メタ）アクリレート−グルタミン酸エステル・アンモニウム、ジペンタエリスリトールペンタ（メタ）アクリレート−グルタミン酸エステル・マグネシウム、ジペンタエリスリトールペンタ（メタ）アクリレート−グルタミン酸エステル・カルシウム、ジペンタエリスリトールペンタ（メタ）アクリレート−アジピン酸エステル、ジペンタエリスリトールペンタ（メタ）アクリレート−アジピン酸エステル・ナトリウム、ジペンタエリスリトールペンタ（メタ）アクリレート−アジピン酸エステル・カリウム、ジペンタエリスリトールペンタ（メタ）アクリレート−アジピン酸エステル・アンモニウム、ジペンタエリスリトールペンタ（メタ）アクリレート−アジピン酸エステル・マグネシウム、ジペンタエリスリトールペンタ（メタ）アクリレート−アジピン酸エステル・カルシウム、ジペンタエリスリトールペンタ（メタ）アクリレート−ピメリン酸エステル、ジペンタエリスリトールペンタ（メタ）アクリレート−ピメリン酸エステル・ナトリウム、ジペンタエリスリトールペンタ（メタ）アクリレート−ピメリン酸エステル・カリウム、ジペンタエリスリトールペンタ（メタ）アクリレート−ピメリン酸エステル・アンモニウム、ジペンタエリスリトールペンタ（メタ）アクリレート−ピメリン酸エステル・マグネシウム、ジペンタエリスリトールペンタ（メタ）アクリレート−ピメリン酸エステル・カルシウム、ジペンタエリスリトールペンタ（メタ）アクリレート−スベリン酸エステル、ジペンタエリスリトールペンタ（メタ）アクリレート−スベリン酸エステル・ナトリウム、ジペンタエリスリトールペンタ（メタ）アクリレート−スベリン酸エステル・カリウム、ジペンタエリスリトールペンタ（メタ）アクリレート−スベリン酸エステル・アンモニウム、ジペンタエリスリトールペンタ（メタ）アクリレート−スベリン酸エステル・マグネシウム、ジペンタエリスリトールペンタ（メタ）アクリレート−スベリン酸エステル・カルシウム、ジペンタエリスリトールペンタ（メタ）アクリレート−セバシン酸エステル、ジペンタエリスリトールペンタ（メタ）アクリレート−セバシン酸エステル・ナトリウム、ジペンタエリスリトールペンタ（メタ）アクリレート−セバシン酸エステル・カリウム、ジペンタエリスリトールペンタ（メタ）アクリレート−セバシン酸エステル・アンモニウム、ジペンタエリスリトールペンタ（メタ）アクリレート−セバシン酸エステル・マグネシウム、ジペンタエリスリトールペンタ（メタ）アクリレート−セバシン酸エステル・カルシウム、ジペンタエリスリトールペンタ（メタ）アクリレート−ドデカン二酸エステル、ジペンタエリスリトールペンタ（メタ）アクリレート−ドデカン二酸エステル・ナトリウム、ジペンタエリスリトールペンタ（メタ）アクリレート−ドデカン二酸エステル・カリウム、ジペンタエリスリトールペンタ（メタ）アクリレート−ドデカン二酸エステル・アンモニウム、ジペンタエリスリトールペンタ（メタ）アクリレート−ドデカン二酸エステル・マグネシウム、ジペンタエリスリトールペンタ（メタ）アクリレート−ドデカン二酸エステル・カルシウム、ジペンタエリスリトールペンタ（メタ）アクリレート−マレイン酸エステル、ジペンタエリスリトールペンタ（メタ）アクリレート−マレイン酸エステル・ナトリウム、ジペンタエリスリトールペンタ（メタ）アクリレート−マレイン酸エステル・カリウム、ジペンタエリスリトールペンタ（メタ）アクリレート−マレイン酸エステル・アンモニウム、ジペンタエリスリトールペンタ（メタ）アクリレート−マレイン酸エステル・マグネシウム、ジペンタエリスリトールペンタ（メタ）アクリレート−マレイン酸エステル・カルシウム、ジペンタエリスリトールペンタ（メタ）アクリレート−イタコン酸エステル、ジペンタエリスリトールペンタ（メタ）アクリレート−イタコン酸エステル・ナトリウム、ジペンタエリスリトールペンタ（メタ）アクリレート−イタコン酸エステル・カリウム、ジペンタエリスリトールペンタ（メタ）アクリレート−イタコン酸エステル・アンモニウム、ジペンタエリスリトールペンタ（メタ）アクリレート−イタコン酸エステル・マグネシウム、ジペンタエリスリトールペンタ（メタ）アクリレート−イタコン酸エステル・カルシウムなどが挙げられる。
【０１１７】
上記化合物（Ｉ）となる水酸基を有する化合物としては、下記一般式（Ｉｍ）〜（Ｉｑ）で表される化合物が好ましい。
【０１１８】
【化５０】
2015087810.tif 000052
上記式（Ｉｍ）中、Ｘは、−Ｏ−，−Ｓ−，−ＮＨ−，または−ＮＣＨ3−を表し、ｒは水素原子またはメチル基を表し、ｒ1およびｒ2は、それぞれ独立して、水素原子、メチル基、エチル基、または水酸基を表し、ｎ１は０〜１００の整数を表し、ｎ１が２以上である場合、ｒ1同士およびｒ2同士は同一でも異なっていてもよい。
【０１１９】
上記一般式（Ｉｍ）で表される化合物としては、例えば、ヒドロキシメチル（メタ）アクリレート、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、３−ヒドロキシブチル（メタ）アクリレート、３−ヒドロキシブチル−２−（メタ）アクリレート、２−ヒドロキシブチル（メタ）アクリレート、５−ヒドロキシペンチル（メタ）アクリレート、４−メチル−４−ヒドロキシペンチル−２−（メタ）アクリレート、６−ヒドロキシヘキシル（メタ）アクリレート、７−ヒドロキシヘプチル（メタ）アクリレート、８−ヒドロキシオクチル（メタ）アクリレート、１２−ヒドロキシラウリル（メタ）アクリレート、１８−ヒドロキシステアリル（メタ）アクリレート、（メタ）アクリロイルチオ−メタノール、（メタ）アクリロイルチオ−２−エタノール、（メタ）アクリロイルチオ−２−プロパノール、（メタ）アクリロイルチオ−３−プロパノール、（メタ）アクリロイルチオ−４−ブタノール、（メタ）アクリロイルチオ−３−ブタノール、２−（メタ）アクリロイルチオ−３−ブタノール、（メタ）アクリロイルチオ−２−ブタノール、（メタ）アクリロイルチオ−６−ヘキサノール、（メタ）アクリロイルチオ−８−オクタノール、（メタ）アクリロイルチオ−１２−ラクリルアルコール、（メタ）アクリロイルチオ−１８−ステアリルアルコール、ヒドロキシメチル（メタ）アクリルアミド、２−ヒドロキシエチル（メタ）アクリルアミド、２−ヒドロキシプロピル（メタ）アクリルアミド、３−ヒドロキシプロピル（メタ）アクリルアミド、４−ヒドロキシブチル（メタ）アクリルアミド、４−ヒドロキシブチル（メタ）アクリルアミド、３−ヒドロキシブチル（メタ）アクリルアミド、３−ヒドロキシブチル−２−（メタ）アクリルアミド、２−ヒドロキシブチル（メタ）アクリルアミド、５−ヒドロキシペンチル（メタ）アクリルアミド、４−メチル−４−ヒドロキシペンチル−２−（メタ）アクリルアミド、６−ヒドロキシヘキシル（メタ）アクリルアミド、７−ヒドロキシヘプチル（メタ）アクリルアミド、８−ヒドロキシオクチル（メタ）アクリルアミド、１２−ヒドロキシラウリル（メタ）アクリルアミド、１８−ヒドロキシステアリル（メタ）アクリルアミドなどが挙げられる。
【０１２０】
上記一般式（Ｉｍ）で表される化合物の中では、下記一般式（Ｉｍ−２）で表される化合物がより好ましい。
【０１２１】
【化５１】
2015087810.tif 000053
上記式（Ｉｍ−２）中、Ｘは、−Ｏ−，−Ｓ−，−ＮＨ−，または−ＮＣＨ3−を表し、ｒは水素原子またはメチル基を表し、ｒ1およびｒ2は、それぞれ独立して、水素原子、メチル基、エチル基、または水酸基を表し、ｍ１は０〜１０の整数を表し、ｍ１が２以上である場合、ｒ1同士およびｒ2同士は同一でも異なっていてもよい。
【０１２２】
上記一般式（Ｉｍ−２）で表される化合物としては、例えば、１−（メタ）アクリロイルオキシ−２，３−ジヒドロキシプロパン、１−（メタ）アクリロイルチオ−２，３−ジヒドロキシプロパン、１−（メタ）アクリルアミド−２，３−ジヒドロキシプロパン、１−（メタ）アクリルアミド−３，４−ジヒドロキシブタン、Ｎ−(メタ)アクリロイル−グルカミン、１−（メタ）アクリロイルオキシ−３，４−ジヒドロキシブタン、１−（メタ）アクリロイルオキシ−４，５−ジヒドロキシヘプタン、１−（メタ）アクリロイルオキシ−５，６−ジヒドロキシヘキサン、１−（メタ）アクリロイルオキシ−６，７−ジヒドロキシヘプタン、１−（メタ）アクリロイルオキシ−７，８−ジヒドロキシオクタン、１−（メタ）アクリロイルオキシ−７，８−ジヒドロキシオクタン、１−（メタ）アクリロイルオキシ−８，９−ジヒドロキシノナン、１−（メタ）アクリロイルオキシ−９，１０−ジヒドロキシデカン、Ｌ−トレイトール（メタ）アクリル酸エステル｛１−（メタ）アクリロイルオキシ−２，３，４−トリヒドロキシブタン他｝、キシリトール（メタ）アクリル酸エステル｛１−（メタ）アクリロイルオキシ−２，３，４，５−テトラヒドロキシペンタン他｝、ソルビトール（メタ）アクリル酸エステル｛１−（メタ）アクリロイルオキシ−２，３，４，５，６−ペンタヒドロキシヘキサン他｝などが挙げられる。
【０１２３】
【化５２】
2015087810.tif 000054
上記式（Ｉｎ）中、ｍ１は０〜１０の整数を表し、ｎ２０は２〜１００の整数を表し、ｒは水素原子またはメチル基を表し、Ｘは、−Ｏ−，−Ｓ−，−ＮＨ−，または−ＮＣＨ3−を表し、Ｘ同士は同一でも異なってもよく、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよい。
【０１２４】
上記一般式（Ｉｎ）で表される化合物としては、例えば、ジ（エチレングリコール）モノ｛（メタ）アクリレート｝、トリ（エチレングリコール）モノ｛（メタ）アクリレート｝、テトラ（エチレングリコール）モノ｛（メタ）アクリレート｝、ペンタ（エチレングリコール）モノ｛（メタ）アクリレート｝、ヘキサ（エチレングリコール）モノ｛（メタ）アクリレート｝、オクタ（エチレングリコール）モノ｛（メタ）アクリレート｝、デカ（エチレングリコール）モノ｛（メタ）アクリレート｝、テトラデカ（エチレングリコール）モノ｛（メタ）アクリレート｝、ドデカ（エチレングリコール）モノ｛（メタ）アクリレート｝、オクタデカ（エチレングリコール）モノ｛（メタ）アクリレート｝、ジ（１，３−プロピレングリコール）モノ｛（メタ）アクリレート｝、トリ（１，３−プロピレングリコール）モノ｛（メタ）アクリレート｝、テトラ（１，３−プロピレングリコール）モノ｛（メタ）アクリレート｝、ペンタ（１，３−プロピレングリコール）モノ｛（メタ）アクリレート｝、ヘキサ（１，３−プロピレングリコール）モノ｛（メタ）アクリレート｝、オクタ（１，３−プロピレングリコール）モノ｛（メタ）アクリレート｝、デカ（１，３−プロピレングリコール）モノ｛（メタ）アクリレート｝、テトラデカ（１，３−プロピレングリコール）モノ｛（メタ）アクリレート｝、ドデカ（１，３−プロピレングリコール）モノ｛（メタ）アクリレート｝、オクタデカ（１，３−プロピレングリコール）モノ｛（メタ）アクリレート｝、ジ（１，２−プロピレングリコール）モノ｛（メタ）アクリレート｝、トリ（１，２−プロピレングリコール）モノ｛（メタ）アクリレート｝、テトラ（１，２−プロピレングリコール）モノ｛（メタ）アクリレート｝、ペンタ（１，２−プロピレングリコール）モノ｛（メタ）アクリレート｝、ヘキサ（１，２−プロピレングリコール）モノ｛（メタ）アクリレート｝、オクタ（１，２−プロピレングリコール）モノ｛（メタ）アクリレート｝、デカ（１，２−プロピレングリコール）モノ｛（メタ）アクリレート｝、テトラデカ（１，２−プロピレングリコール）モノ｛（メタ）アクリレート｝、ドデカ（１，２−プロピレングリコール）モノ｛（メタ）アクリレート｝、オクタデカ（１，２−プロピレングリコール）モノ｛（メタ）アクリレート｝、ジ（１，４−ブチレングリコール）モノ｛（メタ）アクリレート｝、トリ（１，４−ブチレングリコール）モノ｛（メタ）アクリレート｝、テトラ（１，４−ブチレングリコール）モノ｛（メタ）アクリレート｝、ペンタ（１，４−ブチレングリコール）モノ｛（メタ）アクリレート｝、ヘキサ（１，４−ブチレングリコール）モノ｛（メタ）アクリレート｝、オクタ（１，４−ブチレングリコール）モノ｛（メタ）アクリレート｝、デカ（１，４−ブチレングリコール）モノ｛（メタ）アクリレート｝、テトラデカ（１，４−ブチレングリコール）モノ｛（メタ）アクリレート｝、ドデカ（１，４−ブチレングリコール）モノ｛（メタ）アクリレート｝、オクタデカ（１，４−ブチレングリコール）モノ｛（メタ）アクリレート｝、ジ（１，２−ブチレングリコール）モノ｛（メタ）アクリレート｝、トリ（１，２−ブチレングリコール）モノ｛（メタ）アクリレート｝、テトラ（１，２−ブチレングリコール）モノ｛（メタ）アクリレート｝、ペンタ（１，２−ブチレングリコール）モノ｛（メタ）アクリレート｝、ヘキサ（１，２−ブチレングリコール）モノ｛（メタ）アクリレート｝、オクタ（１，２−ブチレングリコール）モノ｛（メタ）アクリレート｝、デカ（１，２−ブチレングリコール）モノ｛（メタ）アクリレート｝、テトラデカ（１，２−ブチレングリコール）モノ｛（メタ）アクリレート｝、ドデカ（１，２−ブチレングリコール）モノ｛（メタ）アクリレート｝、オクタデカ（１，２−ブチレングリコール）モノ｛（メタ）アクリレート｝、ジ（１，３−ブチレングリコール）モノ｛（メタ）アクリレート｝、トリ（１，３−ブチレングリコール）モノ｛（メタ）アクリレート｝、テトラ（１，３−ブチレングリコール）モノ｛（メタ）アクリレート｝、ペンタ（１，３−ブチレングリコール）モノ｛（メタ）アクリレート｝、ヘキサ（１，３−ブチレングリコール）モノ｛（メタ）アクリレート｝、オクタ（１，３−ブチレングリコール）モノ｛（メタ）アクリレート｝、デカ（１，３−ブチレングリコール）モノ｛（メタ）アクリレート｝、テトラデカ（１，３−ブチレングリコール）モノ｛（メタ）アクリレート｝、ドデカ（１，３−ブチレングリコール）モノ｛（メタ）アクリレート｝、オクタデカ（１，３−ブチレングリコール）モノ｛（メタ）アクリレート｝、ジ（２，３−ブチレングリコール）モノ｛（メタ）アクリレート｝、トリ（２，３−ブチレングリコール）モノ｛（メタ）アクリレート｝、テトラ（２，３−ブチレングリコール）モノ｛（メタ）アクリレート｝、ペンタ（２，３−ブチレングリコール）モノ｛（メタ）アクリレート｝、ヘキサ（２，３−ブチレングリコール）モノ｛（メタ）アクリレート｝、オクタ（２，３−ブチレングリコール）モノ｛（メタ）アクリレート｝、デカ（２，３−ブチレングリコール）モノ｛（メタ）アクリレート｝、テトラデカ（２，３−ブチレングリコール）モノ｛（メタ）アクリレート｝、ドデカ（２，３−ブチレングリコール）モノ｛（メタ）アクリレート｝、オクタデカ（２，３−ブチレングリコール）モノ｛（メタ）アクリレート｝、ジ（１，５−ペンチレングリコール）モノ｛（メタ）アクリレート｝、トリ（１，５−ペンチレングリコール）モノ｛（メタ）アクリレート｝、テトラ（１，５−ペンチレングリコール）モノ｛（メタ）アクリレート｝、ペンタ（１，５−ペンチレングリコール）モノ｛（メタ）アクリレート｝、ヘキサ（１，５−ペンチレングリコール）モノ｛（メタ）アクリレート｝、オクタ（１，５−ペンチレングリコール）モノ｛（メタ）アクリレート｝、デカ（１，５−ペンチレングリコール）モノ｛（メタ）アクリレート｝、テトラデカ（１，５−ペンチレングリコール）モノ｛（メタ）アクリレート｝、ドデカ（１，５−ペンチレングリコール）モノ｛（メタ）アクリレート｝、オクタデカ（１，５−ペンチレングリコール）モノ｛（メタ）アクリレート｝、ジ（１，６−ヘキシレングリコール）モノ｛（メタ）アクリレート｝、トリ（１，６−ヘキシレングリコール）モノ｛（メタ）アクリレート｝、テトラ（１，６−ヘキシレングリコール）モノ｛（メタ）アクリレート｝、ペンタ（１，６−ヘキシレングリコール）モノ｛（メタ）アクリレート｝、ヘキサ（１，６−ヘキシレングリコール）モノ｛（メタ）アクリレート｝、オクタ（１，６−ヘキシレングリコール）モノ｛（メタ）アクリレート｝、デカ（１，６−ヘキシレングリコール）モノ｛（メタ）アクリレート｝、ドデカ（１，６−ヘキシレングリコール）モノ｛（メタ）アクリレート｝、テトラデカ（１，６−ヘキシレングリコール）モノ｛（メタ）アクリレート｝、オクタデカ（１，６−ヘキシレングリコール）モノ｛（メタ）アクリレート｝、モノ｛（メタ）アクリロイルチオエチル｝エチレングリコール、モノ｛（メタ）アクリロイルチオエチル｝−ジ（エチレングリコール）、モノ｛（メタ）アクリロイルチオエチル｝−トリ（エチレングリコール）、モノ｛（メタ）アクリロイルチオエチル｝−テトラ（エチレングリコール）、モノ｛（メタ）アクリロイルチオエチル｝−ペンタ（エチレングリコール）、モノ｛（メタ）アクリロイルチオエチル｝−ヘキサ（エチレングリコール）、モノ｛（メタ）アクリロイルチオエチル｝−オクタ（エチレングリコール）、モノ｛（メタ）アクリロイルチオエチル｝−デカ（エチレングリコール）、モノ｛（メタ）アクリロイルチオエチル｝−ドデカ（エチレングリコール）、モノ｛（メタ）アクリロイルチオエチル｝−テトラデカ（エチレングリコール）、モノ｛（メタ）アクリロイルチオエチル｝−オクタデカ（エチレングリコール）、モノ｛１−（メタ）アクリロイルチオ−２−プロピルエチル｝エチレングリコール、モノ｛１−（メタ）アクリロイルチオ−２−プロピルエチル｝−ジ（エチレングリコール）、モノ｛１−（メタ）アクリロイルチオ−２−プロピルエチル｝−トリ（エチレングリコール）、モノ｛１−（メタ）アクリロイルチオ−２−プロピルエチル｝−テトラ（エチレングリコール）、モノ｛１−（メタ）アクリロイルチオ−２−プロピルエチル｝−ペンタ（エチレングリコール）、モノ｛１−（メタ）アクリロイルチオ−２−プロピルエチル｝−ヘキサ（エチレングリコール）、モノ｛１−（メタ）アクリロイルチオ−２−プロピルエチル｝−オクタ（エチレングリコール）、モノ｛１−（メタ）アクリロイルチオ−２−プロピルエチル｝−デカ（エチレングリコール）、モノ｛１−（メタ）アクリロイルチオ−２−プロピルエチル｝−ドデカ（エチレングリコール）、モノ｛１−（メタ）アクリロイルチオ−２−プロピルエチル｝−テトラデカ（エチレングリコール）、モノ｛１−（メタ）アクリロイルチオ−２−プロピルエチル｝−オクタデカ（エチレングリコール）、モノ｛１−（メタ）アクリロイルチオ−３−プロピルエチル｝エチレングリコール、モノ｛１−（メタ）アクリロイルチオ−３−プロピルエチル｝−ジ（エチレングリコール）、モノ｛１−（メタ）アクリロイルチオ−３−プロピルエチル｝−トリ（エチレングリコール）、モノ｛１−（メタ）アクリロイルチオ−３−プロピルエチル｝−テトラ（エチレングリコール）、モノ｛１−（メタ）アクリロイルチオ−３−プロピルエチル｝−ペンタ（エチレングリコール）、モノ｛１−（メタ）アクリロイルチオ−３−プロピルエチル｝−ヘキサ（エチレングリコール）、モノ｛１−（メタ）アクリロイルチオ−３−プロピルエチル｝−オクタ（エチレングリコール）、モノ｛１−（メタ）アクリロイルチオ−３−プロピルエチル｝−デカ（エチレングリコール）、モノ｛１−（メタ）アクリロイルチオ−３−プロピルエチル｝−ドデカ（エチレングリコール）、モノ｛１−（メタ）アクリロイルチオ−３−プロピルエチル｝−テトラデカ（エチレングリコール）、モノ｛１−（メタ）アクリロイルチオ−３−プロピルエチル｝−オクタデカ（エチレングリコール）、モノ｛１−（メタ）アクリロイルチオ−４−ブチルエチル｝エチレングリコール、モノ｛１−（メタ）アクリロイルチオ−４−ブチルエチル｝−ジ（エチレングリコール）、モノ｛１−（メタ）アクリロイルチオ−４−ブチルエチル｝−トリ（エチレングリコール）、モノ｛１−（メタ）アクリロイルチオ−４−ブチルエチル｝−テトラ（エチレングリコール）、モノ｛１−（メタ）アクリロイルチオ−４−ブチルエチル｝−ペンタ（エチレングリコール）、モノ｛１−（メタ）アクリロイルチオ−４−ブチルエチル｝−ヘキサ（エチレングリコール）、モノ｛１−（メタ）アクリロイルチオ−４−ブチルエチル｝−オクタ（エチレングリコール）、モノ｛１−（メタ）アクリロイルチオ−４−ブチルエチル｝−デカ（エチレングリコール）、
モノ｛１−（メタ）アクリロイルチオ−４−ブチルエチル｝−ドデカ（エチレングリコール）、モノ｛１−（メタ）アクリロイルチオ−４−ブチルエチル｝−テトラデカ（エチレングリコール）、モノ｛１−（メタ）アクリロイルチオ−４−ブチルエチル｝−オクタデカ（エチレングリコール）、モノ｛（メタ）アクリルアミドエチル｝エチレングリコール、モノ｛（メタ）アクリルアミドエチル｝−ジ（エチレングリコール）、モノ｛（メタ）アクリルアミドエチル｝−トリ（エチレングリコール）、モノ｛（メタ）アクリルアミドエチル｝−テトラ（エチレングリコール）、モノ｛（メタ）アクリルアミドエチル｝−ペンタ（エチレングリコール）、モノ｛（メタ）アクリルアミドエチル｝−ヘキサ（エチレングリコール）、モノ｛（メタ）アクリルアミドエチル｝−オクタ（エチレングリコール）、モノ｛（メタ）アクリルアミドエチル｝−デカ（エチレングリコール）、モノ｛（メタ）アクリルアミドエチル｝−ドデカ（エチレングリコール）、モノ｛（メタ）アクリルアミドエチル｝−テトラデカ（エチレングリコール）、モノ｛（メタ）アクリルアミドエチル｝−オクタデカ（エチレングリコール）、モノ｛１−（メタ）アクリルアミド２−プロピルエチル｝エチレングリコール、モノ｛１−（メタ）アクリルアミド２−プロピルエチル｝−ジ（エチレングリコール）、モノ｛１−（メタ）アクリルアミド２−プロピルエチル｝−トリ（エチレングリコール）、モノ｛１−（メタ）アクリルアミド２−プロピルエチル｝−テトラ（エチレングリコール）、モノ｛１−（メタ）アクリルアミド２−プロピルエチル｝−ペンタ（エチレングリコール）、モノ｛１−（メタ）アクリルアミド２−プロピルエチル｝−ヘキサ（エチレングリコール）、モノ｛１−（メタ）アクリルアミド２−プロピルエチル｝−オクタ（エチレングリコール）、モノ｛１−（メタ）アクリルアミド２−プロピルエチル｝−デカ（エチレングリコール）、モノ｛１−（メタ）アクリルアミド２−プロピルエチル｝−ドデカ（エチレングリコール）、モノ｛１−（メタ）アクリルアミド２−プロピルエチル｝−テトラデカ（エチレングリコール）、モノ｛１−（メタ）アクリルアミド２−プロピルエチル｝−オクタデカ（エチレングリコール）、モノ｛１−（メタ）アクリルアミド３−プロピルエチル｝エチレングリコール、モノ｛１−（メタ）アクリルアミド３−プロピルエチル｝−ジ（エチレングリコール）、モノ｛１−（メタ）アクリルアミド３−プロピルエチル｝−トリ（エチレングリコール）、モノ｛１−（メタ）アクリルアミド３−プロピルエチル｝−テトラ（エチレングリコール）、モノ｛１−（メタ）アクリルアミド３−プロピルエチル｝−ペンタ（エチレングリコール）、モノ｛１−（メタ）アクリルアミド３−プロピルエチル｝−ヘキサ（エチレングリコール）、モノ｛１−（メタ）アクリルアミド３−プロピルエチル｝−オクタ（エチレングリコール）、モノ｛１−（メタ）アクリルアミド３−プロピルエチル｝−デカ（エチレングリコール）、モノ｛１−（メタ）アクリルアミド３−プロピルエチル｝−ドデカ（エチレングリコール）、モノ｛１−（メタ）アクリルアミド３−プロピルエチル｝−テトラデカ（エチレングリコール）、モノ｛１−（メタ）アクリルアミド３−プロピルエチル｝−オクタデカ（エチレングリコール）、モノ｛１−（メタ）アクリルアミド４−ブチルエチル｝エチレングリコール、モノ｛１−（メタ）アクリルアミド４−ブチルエチル｝−ジ（エチレングリコール）、モノ｛１−（メタ）アクリルアミド４−ブチルエチル｝−トリ（エチレングリコール）、モノ｛１−（メタ）アクリルアミド４−ブチルエチル｝−テトラ（エチレングリコール）、モノ｛１−（メタ）アクリルアミド４−ブチルエチル｝−ペンタ（エチレングリコール）、モノ｛１−（メタ）アクリルアミド４−ブチルエチル｝−ヘキサ（エチレングリコール）、モノ｛１−（メタ）アクリルアミド４−ブチルエチル｝−オクタ（エチレングリコール）、モノ｛１−（メタ）アクリルアミド４−ブチルエチル｝−デカ（エチレングリコール）、モノ｛１−（メタ）アクリルアミド４−ブチルエチル｝−ドデカ（エチレングリコール）、モノ｛１−（メタ）アクリルアミド４−ブチルエチル｝−テトラデカ（エチレングリコール）、モノ｛１−（メタ）アクリルアミド４−ブチルエチル｝−オクタデカ（エチレングリコール）、５−｛（メタ）アクリロイルオキシ｝−３−チアペンチルアルコール、８−｛（メタ）アクリロイルオキシ｝−３，６−ジチアオクチルアルコール、５−｛（メタ）アクリロイルチオ｝−３−チアペンチルアルコール、８−｛（メタ）アクリロイルチオ｝−３，６−ジチアオクチルアルコール、５−｛（メタ）アクリルアミド｝−３−チアペンチルアルコール、８−｛（メタ）アクリルアミド｝−３，６−ジチアオクチルアルコールなど挙げられる。
【０１２５】
【化５３】
2015087810.tif 000055
上記式（Ｉｐ）中、ｒは水素原子またはメチル基を表す。
【０１２６】
上記一般式（Ｉｐ）で表される化合物としては、Ｎ−（メタ）アクリロイル−ジエタノールアミンが挙げられる。
【０１２７】
【化５４】
2015087810.tif 000056
上記式（Ｉｑ）中、Ｘ1は、−Ｏ−，−Ｓ−，−ＮＨ−，または−ＮＣＨ3−を表し、Ｘ3およびＸ4は−ＣＨ2−、−ＣＨ（ＯＨ）−、または−ＣＯ−を表し、ｒは水素原子またはメチル基を表し、ｒ1〜ｒ4は、それぞれ独立して、水素原子、メチル基、エチル基、または水酸基を表し、ｍ１は０〜１０の整数を表し、ｎ１は０〜１００の整数を表し、ｎ３０は０〜３の整数を表し、ｎ５０は０〜５の整数を表す。なお、ｎ１が２以上の場合は、ｒ1同士〜ｒ4同士、およびＸ1同士は、互いに同一でも異なってもよく、ｎ３０が２以上の場合、Ｘ3同士は同一でも異なっていてもよく、ｎ５０が２以上の場合、Ｘ4同士は同一でも異なってもよい。
【０１２８】
上記一般式（Ｉｐ）で表される化合物としては、例えば、リボース（メタ）アクリレート、アスコルビン酸−（メタ）アクリレート、キシロース−（メタ）アクリレート、ソルビタン−（メタ）アクリレート、グルコース−（メタ）アクリレート、グルコノ−１，５−ラクトン−（メタ）アクリレート、リボース（メタ）アクリロイルオキシエチル、アスコルビン酸−（メタ）アクリロイルオキシエチル、キシロース−（メタ）アクリロイルオキシエチル、ソルビタン−（メタ）アクリロイルオキシエチル、グルコース−（メタ）アクリロイルオキシエチル、グルコノ−１，５−ラクトン−（メタ）アクリロイルオキシエチル、リボース（メタ）アクリロイルオキシ−１，２−プロピル、アスコルビン酸−（メタ）アクリロイルオキシ−１，２−プロピル、キシロース−（メタ）アクリロイルオキシ−１，２−プロピル、ソルビタン−（メタ）アクリロイルオキシ−１，２−プロピル、グルコース−（メタ）アクリロイルオキシ−１，２−プロピル、グルコノ−１，５−ラクトン−（メタ）アクリロイルオキシ−１，２−プロピル、リボース（メタ）アクリロイルオキシ−２−ヒドロキシ−１，３−プロピル、アスコルビン酸−（メタ）アクリロイルオキシ−２−ヒドロキシ−１，３−プロピル、キシロース−（メタ）アクリロイルオキシ−２−ヒドロキシ−１，３−プロピル、ソルビタン−（メタ）アクリロイルオキシ−２−ヒドロキシ−１，３−プロピル、グルコース−（メタ）アクリロイルオキシ−２−ヒドロキシ−１，３−プロピル、グルコノ−１，５−ラクトン−（メタ）アクリロイルオキシ−２−ヒドロキシ−１，３−プロピル、リボース（メタ）アクリロイルオキシ−３−オキサペンチル、アスコルビン酸−（メタ）アクリロイルオキシ−３−オキサペンチル、キシロース−（メタ）アクリロイルオキシ−３−オキサペンチル、ソルビタン−（メタ）アクリロイルオキシ−３−オキサペンチル、グルコース−（メタ）アクリロイルオキシ−３−オキサペンチル、グルコノ−１，５−ラクトン−（メタ）アクリロイルオキシ−３−オキサペンチル、およびそれらのエチレンオキサイド付加物、プロピレンオキサイド付加物、およびブチロラクトン付加物などが挙げられる。
【０１２９】
上記水酸基を有する化合物の中でも、一般式（Ｉｍ）〜（Ｉｎ）で表される化合物がより好ましく、一般式（Ｉｍ）で表される化合物がさらに好ましく、一般式（Ｉｍ−２）で表される化合物が特に好ましい。
【０１３０】
上記化合物（Ｉ）となるカチオン性親水基を有する化合物としては、下記一般式（Ｉｒ）〜（Ｉｔ）で表される化合物が好ましい。
【０１３１】
【化５５】
2015087810.tif 000057
上記式（Ｉｒ）中、Ｘは、−Ｏ−，−Ｓ−，−ＮＨ−，または−ＮＣＨ3−を表し、ｒ1〜ｒ4は、それぞれ独立して、水素原子、メチル基、エチル基、または水酸基を表す。ｍ１は０〜１０の整数を表し、ｎ１は０〜１００の整数を表し、ｎ１が２以上の場合は、ｒ1同士〜ｒ4同士、およびＸ同士は、互いに同一でも異なってもよく、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１３２】
上記一般式（Ｉｒ）で表される化合物としては、例えば、Ｎ，Ｎ−ジメチルアミノエチル（メタ）アクリレート・塩酸塩、Ｎ，Ｎ−ジメチルアミノエチル（メタ）アクリレート・臭化水素塩、Ｎ，Ｎ−ジメチルアミノエチル（メタ）アクリレート・硫酸塩、Ｎ，Ｎ−ジメチルアミノエチル（メタ）アクリレート・蟻酸塩、Ｎ，Ｎ−ジメチルアミノエチル（メタ）アクリレート・酢酸塩、Ｎ−ジメチルアミノエチル（メタ）アクリレート・リン酸塩、Ｎ，Ｎ−ジメチルアミノ−プロピル−２−（メタ）アクリレート・塩酸塩、Ｎ，Ｎ−ジメチルアミノ−プロピル−２−（メタ）アクリレート・塩酸塩、Ｎ，Ｎ−ジメチルアミノ−プロピル−２−（メタ）アクリレート・臭化水素塩、Ｎ，Ｎ−ジメチルアミノ−プロピル−２−（メタ）アクリレート・硫酸塩、Ｎ，Ｎ−ジメチルアミノ−プロピル−２−（メタ）アクリレート・酢酸塩、Ｎ，Ｎ−ジメチルアミノ−プロピル−２−（メタ）アクリレート・リン酸塩、Ｎ，Ｎ−ジメチルアミノ−プロピル−３−（メタ）アクリレート・塩酸塩、Ｎ，Ｎ−ジメチルアミノ−プロピル−３−（メタ）アクリレート・塩酸塩、Ｎ，Ｎ−ジメチルアミノ−プロピル−３−（メタ）アクリレート・臭化水素塩、Ｎ，Ｎ−ジメチルアミノ−プロピル−３−（メタ）アクリレート・硫酸塩、Ｎ，Ｎ−ジメチルアミノ−プロピル−３−（メタ）アクリレート・酢酸塩、Ｎ，Ｎ−ジメチルアミノ−プロピル−３−（メタ）アクリレート・リン酸塩、Ｎ，Ｎ−ジメチルアミノ−ブチル−４−（メタ）アクリレート・塩酸塩、Ｎ，Ｎ−ジメチルアミノ−ブチル−４−（メタ）アクリレート・塩酸塩、Ｎ，Ｎ−ジメチルアミノ−ブチル−４−（メタ）アクリレート・臭化水素塩、Ｎ，Ｎ−ジメチルアミノ−ブチル−４−（メタ）アクリレート・硫酸塩、Ｎ，Ｎ−ジメチルアミノ−ブチル−４−（メタ）アクリレート・酢酸塩、Ｎ，Ｎ−ジメチルアミノ−ブチル−４−（メタ）アクリレート・リン酸塩、Ｎ，Ｎ−ジメチルアミノ−ヘキシル−６−（メタ）アクリレート・塩酸塩、Ｎ，Ｎ−ジメチルアミノ−ヘキシル−６−（メタ）アクリレート・塩酸塩、Ｎ，Ｎ−ジメチルアミノ−ヘキシル−６−（メタ）アクリレート・臭化水素塩、Ｎ，Ｎ−ジメチルアミノ−ヘキシル−６−（メタ）アクリレート・硫酸塩、Ｎ，Ｎ−ジメチルアミノ−ヘキシル−６−（メタ）アクリレート・酢酸塩、Ｎ，Ｎ−ジメチルアミノ−ヘキシル−６−（メタ）アクリレート・リン酸塩、Ｎ，Ｎ−ジメチルアミノ−オクチル−８−（メタ）アクリレート・塩酸塩、Ｎ，Ｎ−ジメチルアミノ−オクチル−８−（メタ）アクリレート・塩酸塩、Ｎ，Ｎ−ジメチルアミノ−オクチル−８−（メタ）アクリレート・臭化水素塩、Ｎ，Ｎ−ジメチルアミノ−オクチル−８−（メタ）アクリレート・硫酸塩、Ｎ，Ｎ−ジメチルアミノ−オクチル−８−（メタ）アクリレート・酢酸塩、Ｎ，Ｎ−ジメチルアミノ−オクチル−８−（メタ）アクリレート・リン酸塩、Ｎ，Ｎ−ジメチルアミノ−３−オキサペンチル−５−（メタ）アクリレート・塩酸塩、Ｎ，Ｎ−ジメチルアミノ−３−オキサペンチル−５−（メタ）アクリレート・塩酸塩、Ｎ，Ｎ−ジメチルアミノ−３−オキサペンチル−５−（メタ）アクリレート・臭化水素塩、Ｎ，Ｎ−ジメチルアミノ−３−オキサペンチル−５−（メタ）アクリレート・硫酸塩、Ｎ，Ｎ−ジメチルアミノ−３−オキサペンチル−５−（メタ）アクリレート・酢酸塩、Ｎ，Ｎ−ジメチルアミノ−３−オキサペンチル−５−（メタ）アクリレート・リン酸塩、Ｎ，Ｎ−ジエチルアミノエチル（メタ）アクリレート・塩酸塩、Ｎ，Ｎ−ジエチルアミノエチル（メタ）アクリレート・臭化水素塩、Ｎ，Ｎ−ジエチルアミノエチル（メタ）アクリレート・硫酸塩、Ｎ，Ｎ−ジエチルアミノエチル（メタ）アクリレート・蟻酸塩、Ｎ，Ｎ−ジエチルアミノエチル（メタ）アクリレート・酢酸塩、Ｎ−ジエチルアミノエチル（メタ）アクリレート・リン酸塩、Ｎ，Ｎ−ジプロピルアミノエチル（メタ）アクリレート・塩酸塩、Ｎ，Ｎ−ジプロピルアミノエチル（メタ）アクリレート・臭化水素塩、Ｎ，Ｎ−ジプロピルアミノエチル（メタ）アクリレート・硫酸塩、Ｎ，Ｎ−ジプロピルアミノエチル（メタ）アクリレート・蟻酸塩、Ｎ，Ｎ−ジプロピルアミノエチル（メタ）アクリレート・酢酸塩、Ｎ−ジプロピルアミノエチル（メタ）アクリレート・リン酸塩、３−（メタ）アクリロイルオキシ−２−ヒドロキシプロピル−１−トリエチルアンモニウムクロライド、３−（メタ）アクリロイルオキシ−２−ヒドロキシプロピル−１−トリエチルアンモニウムブロマイド、３−（メタ）アクリロイルオキシ−２−ヒドロキシプロピル−１−トリエチルアンモニウムスルホマイド、３−（メタ）アクリロイルオキシ−２−ヒドロキシプロピル−１−トリエチルアンモニウムフォスホマイド、Ｎ，Ｎ−ジメチルアミノエチル（メタ）アクリルアミド・塩酸塩、Ｎ，Ｎ−ジメチルアミノエチル（メタ）アクリルアミド・臭化水素塩、Ｎ，Ｎ−ジメチルアミノエチル（メタ）アクリルアミド・硫酸塩、Ｎ，Ｎ−ジメチルアミノエチル（メタ）アクリルアミド・蟻酸塩、Ｎ，Ｎ−ジメチルアミノエチル（メタ）アクリルアミド・酢酸塩、Ｎ−ジメチルアミノエチル（メタ）アクリルアミド・リン酸塩、Ｎ，Ｎ−ジメチルアミノ−プロピル−２−（メタ）アクリルアミド・塩酸塩、Ｎ，Ｎ−ジメチルアミノ−プロピル−２−（メタ）アクリルアミド・塩酸塩、Ｎ，Ｎ−ジメチルアミノ−プロピル−２−（メタ）アクリルアミド・臭化水素塩、Ｎ，Ｎ−ジメチルアミノ−プロピル−２−（メタ）アクリルアミド・硫酸塩、Ｎ，Ｎ−ジメチルアミノ−プロピル−２−（メタ）アクリルアミド・酢酸塩、Ｎ，Ｎ−ジメチルアミノ−プロピル−２−（メタ）アクリルアミド・リン酸塩、Ｎ，Ｎ−ジメチルアミノ−プロピル−３−（メタ）アクリルアミド・塩酸塩、Ｎ，Ｎ−ジメチルアミノ−プロピル−３−（メタ）アクリルアミド・塩酸塩、Ｎ，Ｎ−ジメチルアミノ−プロピル−３−（メタ）アクリルアミド・臭化水素塩、Ｎ，Ｎ−ジメチルアミノ−プロピル−３−（メタ）アクリルアミド・硫酸塩、Ｎ，Ｎ−ジメチルアミノ−プロピル−３−（メタ）アクリルアミド・酢酸塩、Ｎ，Ｎ−ジメチルアミノ−プロピル−３−（メタ）アクリルアミド・リン酸塩、Ｎ，Ｎ−ジメチルアミノ−ブチル−４−（メタ）アクリルアミド・塩酸塩、Ｎ，Ｎ−ジメチルアミノ−ブチル−４−（メタ）アクリルアミド・塩酸塩、Ｎ，Ｎ−ジメチルアミノ−ブチル−４−（メタ）アクリルアミド・臭化水素塩、Ｎ，Ｎ−ジメチルアミノ−ブチル−４−（メタ）アクリルアミド・硫酸塩、Ｎ，Ｎ−ジメチルアミノ−ブチル−４−（メタ）アクリルアミド・酢酸塩、Ｎ，Ｎ−ジメチルアミノ−ブチル−４−（メタ）アクリルアミド・リン酸塩などが挙げられる。
【０１３３】
【化５６】
2015087810.tif 000058
上記式（Ｉｓ）中、Ｘは、−Ｏ−，−Ｓ−，−ＮＨ−，または−ＮＣＨ3−を表し、ｒ1〜ｒ4は、それぞれ独立して、水素原子、メチル基、エチル基、または水酸基を表し、ｍ１は０〜１０の整数を表し、ｎ１は０〜１００の整数を表し、ｎ１が２以上の場合は、ｒ1同士〜ｒ4同士、およびＸ同士は、互いに同一でも異なっていてもよく、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１３４】
上記一般式（Ｉｓ）で表される化合物としては、例えば、３−（メタ）アクリロイルオキシ−２−ヒドロキシプロピル−１−トリメチルアンモニウムクロライド、３−（メタ）アクリロイルオキシ−２−ヒドロキシプロピル−１−トリメチルアンモニウムブロマイド、３−（メタ）アクリロイルオキシ−２−ヒドロキシプロピル−１−トリメチルアンモニウムスルホマイド、３−（メタ）アクリロイルオキシ−２−ヒドロキシプロピル−１−トリメチルアンモニウムフォスホマイド、４−（メタ）アクリロイルオキシ−２−ヒドロキシブチル−１−トリメチルアンモニウムクロライド、４−（メタ）アクリロイルオキシ−２−ヒドロキシブチル−１−トリメチルアンモニウムブロマイド、４−（メタ）アクリロイルオキシ−２−ヒドロキシブチル−１−トリメチルアンモニウムスルホマイド、４−（メタ）アクリロイルオキシ−２−ヒドロキシブチル−１−トリメチルアンモニウムフォスホマイド、５−（メタ）アクリロイルオキシ−２−ヒドロキシペンチル−１−トリメチルアンモニウムクロライド、５−（メタ）アクリロイルオキシ−２−ヒドロキシペンチル−１−トリメチルアンモニウムブロマイド、５−（メタ）アクリロイルオキシ−２−ヒドロキシペンチル−１−トリメチルアンモニウムスルホマイド、５−（メタ）アクリロイルオキシ−２−ヒドロキシペンチル−１−トリメチルアンモニウムフォスホマイド、６−（メタ）アクリロイルオキシ−２−ヒドロキシヘキシル−１−トリメチルアンモニウムクロライド、６−（メタ）アクリロイルオキシ−２−ヒドロキシヘキシル−１−トリメチルアンモニウムブロマイド、６−（メタ）アクリロイルオキシ−２−ヒドロキシヘキシル−１−トリメチルアンモニウムスルホマイド、６−（メタ）アクリロイルオキシ−２−ヒドロキシヘキシル−１−トリメチルアンモニウムフォスホマイド、８−（メタ）アクリロイルオキシ−２−ヒドロキシオクチル−１−トリメチルアンモニウムクロライド、８−（メタ）アクリロイルオキシ−２−ヒドロキシオクチル−１−トリメチルアンモニウムブロマイド、８−（メタ）アクリロイルオキシ−２−ヒドロキシオクチル−１−トリメチルアンモニウムスルホマイド、８−（メタ）アクリロイルオキシ−２−ヒドロキシオクチル−１−トリメチルアンモニウムフォスホマイド、１０−（メタ）アクリロイルオキシ−２−ヒドロキシデシル−１−トリメチルアンモニウムクロライド、１０−（メタ）アクリロイルオキシ−２−ヒドロキシデシル−１−トリメチルアンモニウムブロマイド、１０−（メタ）アクリロイルオキシ−２−ヒドロキシデシル−１−トリメチルアンモニウムスルホマイド、１０−（メタ）アクリロイルオキシ−２−ヒドロキシデシル−１−トリメチルアンモニウムフォスホマイド、３−（メタ）アクリロイルチオ２−ヒドロキシプロピル−１−トリメチルアンモニウムクロライド、３−（メタ）アクリロイルチオ２−ヒドロキシプロピル−１−トリメチルアンモニウムブロマイド、３−（メタ）アクリロイルチオ２−ヒドロキシプロピル−１−トリメチルアンモニウムスルホマイド、３−（メタ）アクリロイルチオ２−ヒドロキシプロピル−１−トリメチルアンモニウムフォスホマイド、３−（メタ）アクリルアミド２−ヒドロキシプロピル−１−トリメチルアンモニウムクロライド、３−（メタ）アクリルアミド２−ヒドロキシプロピル−１−トリメチルアンモニウムブロマイド、３−（メタ）アクリルアミド２−ヒドロキシプロピル−１−トリメチルアンモニウムスルホマイド、３−（メタ）アクリルアミド２−ヒドロキシプロピル−１−トリメチルアンモニウムフォスホマイドなどが挙げられる。
【０１３５】
【化５７】
2015087810.tif 000059
上記式（Ｉｔ）中、Ｘは、−Ｏ−，−Ｓ−，−ＮＨ−，または−ＮＣＨ3−を表しｒ1〜ｒ4は、それぞれ独立して、水素原子、メチル基、エチル基、または水酸基を表し、ｍ１は０〜１０の整数を表し、ｎ１は０〜１００の整数を表し、ｎ１が２以上の場合は、ｒ1同士〜ｒ4同士、およびＸ同士は、互いに同一でも異なっていてもよく、Ｒ6〜Ｒ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表す。
【０１３６】
上記一般式（Ｉｔ）で表される化合物としては、例えば、（メタ）アクリロイルオキシ−メチルベタイン、２−（メタ）アクリロイルオキシ−エチルベタイン、２−（メタ）アクリロイルオキシ−プロピルベタイン、３−（メタ）アクリロイルオキシ−プロピルベタイン、４−（メタ）アクリロイルオキシ−ブチルベタイン、５−（メタ）アクリロイルオキシ−ペンチルベタイン、６−（メタ）アクリロイルオキシ−ヘキシルベタイン、７−（メタ）アクリロイルオキシ−ヘプチルベタイン、８−（メタ）アクリロイルオキシ−オクチルベタイン、１０−（メタ）アクリロイルオキシ−デシルベタイン、１１−（メタ）アクリロイルオキシ−ウンデシルベタイン、５−（メタ）アクリロイルオキシ−３−オキサペンチルベタイン、５−（メタ）アクリロイルオキシ−２，５−ジメチル−３−オキサペンチルベタイン、８−（メタ）アクリロイルオキシ−２，５，８−トリメチル−３，６−ジオキサオクチルベタインなどが挙げられる。
【０１３７】
上記カチオン性親水基を有する化合物の中でも、一般式（Ｉｒ）〜（Ｉｓ）で表される化合物がより好ましく、一般式（Ｉｓ）で表される化合物がさらに好ましい。
【０１３８】
上記化合物（Ｉ）の分子量は、通常７２〜１８,０００、好ましくは７２〜３，０００、より好ましくは７２〜１０００である。
【０１３９】
上記化合物（Ｉ）は１種単独で用いてもよいし、２種以上混合して用いてもよい。
【０１４０】
なお、本発明の組成物には上記化合物（Ｉ）が含まれるが、上記化合物（Ｉ）の少なくとも一部が反応してオリゴマーの形になって上記組成物に含まれていてもよい。なお、ここでいうオリゴマーとは上記化合物（Ｉ）から形成される繰り返し単位を通常２〜２０含むものである。
【０１４１】
上記化合物（Ｉ）は公知の方法又は公知に準ずる方法により製造できる。また、上記化合物（Ｉ）は市販品としても入手できる。
【０１４２】
［化合物（ＩＩ）］
本発明の組成物に含まれる化合物（ＩＩ）は、重合性炭素−炭素二重結合を有する官能基である（メタ）アクリロイル基を２個以上有することを特徴とする。ただし、化合物（ＩＩ）は化合物（Ｉ）とは異なり、スルホン酸基、カルボキシル基、およびリン酸基等のアニオン性親水基を有さず、好ましくは、水酸基を有していてもよいが、アニオン性親水基、およびカチオン性親水基はいずれも有さない。このような化合物が含まれた組成物を重合することにより、十分に架橋した硬化物が得られ得る。なお、（メタ）アクリロイルは、アクリロイルとメタクリロイルの総称である。
【０１４３】
上記（メタ）アクリロイル基としては、（メタ）アクリロイルオキシ基、（メタ）アクリロイルチオ基、および（メタ）アクリルアミド基等が挙げられる。これら（メタ）アクリロイル基の中でも、（メタ）アクリロイルオキシ基および（メタ）アクリロイルチオ基が好ましい。
【０１４４】
上記化合物（ＩＩ）の中でも、１個以上の水酸基と２個以上の（メタ）アクリロイル基とを有する化合物、エーテル結合およびチオエーテル結合から選ばれる１個以上の結合と２個以上の（メタ）アクリロイル基とを有する化合物、１個以上のエステル結合（ただし、（メタ）アクリロイル基と直接結合した部分のエステル結合を除く。）と２個以上の（メタ）アクリロイル基とを有する化合物、脂環族基および芳香族基から選ばれる１個以上の基と２個以上の（メタ）アクリロイル基とを有する化合物、１個以上のヘテロ環と２個以上の（メタ）アクリロイル基とを有する化合物が好ましい。
【０１４５】
上記化合物（ＩＩ）のとしては、例えば、エチレングリコールジ（メタ）アクリレート、１，２−プロパンジオールジ（メタ）アクリレート、１，３−プロパンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、ネオペンチルグリコールジ（メタ）アクリレート、２−メチル−１，８−オクタンジオールジ（メタ）アクリレート、２−ブチル−２−エチル−１，３−プロパンジオールジ（メタ）アクリレート、１，２−ビス｛３−（メタ）アクリロイルオキシ−２−ヒドロキシ−プロピルオキシ｝エタン、１，２−ビス｛３−（メタ）アクリロイルオキシ−２−ヒドロキシ−プロピルオキシ｝プロパン、１，３−ビス｛３−（メタ）アクリロイルオキシ−２−ヒドロキシ−プロピルオキシ｝プロパン、１，４−ビス｛３−（メタ）アクリロイルオキシ−２−ヒドロキシ−プロピルオキシ｝プタン、１，６−ビス｛３−（メタ）アクリロイルオキシ−２−ヒドロキシ−プロピルオキシ｝ヘキサン；
ネオペンチルグリコールヒドロキシピバリン酸ジ（メタ）アクリレート；
ポリエチレングリコールジ（メタ）アクリレート、１，２−ポリプロピレングリコールジ（メタ）アクリレート、１，３−ポリプロピレングリコールジ（メタ）アクリレート、１，４−ポリブチレングリコールジ（メタ）アクリレート、ポリエチレングリコール−ビス｛３−（メタ）アクリロイルオキシ−２−ヒドロキシ−プロピル｝エーテル、１，２−ポリプロピレングリコール−ビス｛３−（メタ）アクリロイルオキシ−２−ヒドロキシ−プロピル｝エーテル；
１，２−ポリプロピレングリコール−ビス｛（メタ）アクリロイル−ポリ（オキシエチレン）｝エーテル；
１，３−ポリプロピレングリコールジ（メタ）アクリレート、１，４−ポリブチレングリコールジ（メタ）アクリレート、１，４−ポリブチレングリコール−ビス｛３−（メタ）アクリロイルオキシ−２−ヒドロキシ−プロピル｝エーテルなどが挙げられる。
【０１４６】
また上記化合物（ＩＩ）のとしては、例えば、ビス｛２−（メタ）アクリロイルチオ−エチル｝スルフィド、ビス｛５−（メタ）アクリロイルチオ−３−チアペンチル｝スルフィド；
シクロヘキサンジオールジ（メタ）アクリレート、ビス｛（メタ）アクリロイルオキシ−メチル｝シクロヘキサン、ビス｛７−（メタ）アクリロイルオキシ−２，５−ジオキサヘプチル｝シクロヘキサン、ビス｛（メタ）アクリロイルオキシ−ポリ（エチレンオキシ）−メチル｝シクロヘキサン；
トリシクロデカンジメタノールジ（メタ）アクリレート；
２−プロペノイックアシッド｛２−（１，１，−ジメチル−２−｛（１−オキソ−２−プロペニル）オキシ｝エチル）−５−エチル−１，３−ジオキサン−５−イル｝メチルエステル（日本化薬社製，商品名「ＫＡＹＡＲＡＤ Ｒ−６０４」）；
Ｎ，Ｎ'，Ｎ"−トリス｛２−（メタ）アクリロイルオキシ−エチル｝イソシアヌレート；
キシリレンジオールジ（メタ）アクリレート、ビス｛７−（メタ）アクリロイルオキシ−２，５−ジオキサヘプチル｝ベンゼン、ビス｛（メタ）アクリロイルオキシ−ポリ（エチレンオキシ）−メチル｝ベンゼン；
ビスフェノールＡジ（メタ）アクリレート、ビス｛（メタ）アクリロイル−オキシエチル｝ビスフェノールＡ、ビス｛（メタ）アクリロイル−オキシプロピル｝ビスフェノールＡ、ビス｛（メタ）アクリロイル−ポリ（オキシエチレン）｝ビスフェノールＡ、ビス｛（メタ）アクリロイル−ポリ（オキシ−１，２−プロピレン）｝ビスフェノールＡ、ビス｛３−（メタ）アクリロイルオキシ−２−ヒドロキシ−プロピル｝ビスフェノールＡ、ビス｛３−（メタ）アクリロイルオキシ−２−ヒドロキシ−プロピルーオキシエチル｝ビスフェノールＡ、ビス｛３−（メタ）アクリロイルオキシ−２−ヒドロキシ−プロピル−オキシプロピル｝ビスフェノールＡ、ビス｛３−（メタ）アクリロイルオキシ−２−ヒドロキシ−プロピル−ポリ（オキシエチレン）｝ビスフェノールＡ、ビス｛３−（メタ）アクリロイルオキシ−２−ヒドロキシ−プロピル−ポリ（オキシ−１，２−プロピレン）｝ビスフェノールＡ；
ビス｛（メタ）アクリロイル−オキシエチル−オキシプロピル｝ビスフェノールＡ、ビス｛（メタ）アクリロイルポリ（オキシエチレン）−ポリ（オキシ−１，２−プロピレン）｝ビスフェノールＡ；
ナフタレンジオールジ（メタ）アクリレート、ビス｛３−（メタ）アクリロイルオキシ−２−ヒドロキシ−プロピル−オキシ｝ナフタレン；
９，９−フルオレンジオールジ（メタ）アクリレート、９，９−ビス｛４−（２−（メタ）アクリロイルオキシ−エチル−オキシ）｝フルオレン、９，９−ビス｛３−フェニル−４−（メタ）アクリロイルオキシ−ポリ（エチレンオキシ）｝フルオレン；などが挙げられる。
【０１４７】
さらに上記化合物（ＩＩ）のとしては、例えば、フェノールノボラック型エポキシ（メタ）アクリレート（新中村化学製，商品名「ＮＫオリゴ ＥＡ−６３２０，ＥＡ−７１２０，ＥＡ−７４２０」）；
グリセリン−１，３−ジ（メタ）アクリレート、１−アクリロイルオキシ−２−ヒドロキシ−３−メタクリロイルオキシ−プロパン、２，６，１０−トリヒドロキシ−４，８−ジオキサウンデカン−１，１１−ジ（メタ）アクリレート、１，３−ビス｛３−（メタ）アクリロイルオキシ−２−ヒドロキシ−プロピル−オキシ｝−２−ヒドロキシプロパン、１，２，３−トリス｛３−（メタ）アクリロイルオキシ−２−ヒドロキシ−プロピル−オキシ｝プロパン、１，２，３−トリス｛２−（メタ）アクリロイルオキシ−エチル−オキシ｝プロパン、１，２，３−トリス｛２−（メタ）アクリロイルオキシ−プロピル−オキシ｝プロパン、１，２，３−トリス｛（メタ）アクリロイルオキシ−ポリ（１，２−エチレンオキシ）｝プロパン、１，２，３−トリス｛（メタ）アクリロイルオキシ−ポリ（１，２−プロピレンオキシ）｝プロパン、１，２，３−トリス｛（メタ）アクリロイルオキシ−ポリ（１，３−プロピレンオキシ）｝プロパン；
トリメチロールプロパントリ（メタ）アクリレート、トリメチロールプロパン−トリス｛（メタ）アクリロイルオキシ−エチル−オキシ｝エーテル、トリメチロールプロパン−トリス｛２−（メタ）アクリロイルオキシ−プロピル−オキシ｝エーテル、トリメチロールプロパン−トリス｛（メタ）アクリロイルオキシ−ポリ（エチレンオキシ）｝エーテル、トリメチロールプロパン−トリス｛（メタ）アクリロイルオキシ−ポリ（１，２−プロピレンオキシ）｝エーテル、ペンタエリスリトールトリ（メタ）アクリレート、ペンタエリスリトールテトラ（メタ）アクリレート、ペンタエリスリトール−テトラキス｛（メタ）アクリロイルオキシ−エチル−オキシ｝エーテル、ペンタエリスリトール−テトラキス｛２−（メタ）アクリロイルオキシ−プロピル−オキシ｝エーテル、ペンタエリスリトール−テトラキス｛（メタ）アクリロイルオキシ−ポリ（エチレンオキシ）｝エーテル、ペンタエリスリトール−テトラキス｛（メタ）アクリロイルオキシ−ポリ（１，２−プロピレンオキシ）｝エーテル；
ジトリメチロールプロパンテトラ（メタ）アクリレート、ジトリメチロールプロパン−テトラキス｛（メタ）アクリロイルオキシ−エチル−オキシ｝エーテル、ジトリメチロールプロパン−テトラキス｛２−（メタ）アクリロイルオキシ−プロピル−オキシ｝エーテル、ジトリメチロールプロパン−テトラキス｛（メタ）アクリロイルオキシ−ポリ（エチレンオキシ）｝エーテル、ジトリメチロールプロパン−テトラキス｛（メタ）アクリロイルオキシ−ポリ（１，２−プロピレンオキシ）｝エーテル、ジペンタエリスリトールペンタ（メタ）アクリレート、ジペンタエリスリトールヘキサ（メタ）アクリレート、ジペンタエリスリトール−ヘキサ｛（メタ）アクリロイルオキシ−エチル−オキシ｝エーテル、ジペンタエリスリトール−ヘキサ｛２−（メタ）アクリロイルオキシ−プロピル−オキシ｝エーテル、ジペンタエリスリトール−ヘキサ｛（メタ）アクリロイルオキシ−ポリ（エチレンオキシ）｝エーテル、ジペンタエリスリトール−ヘキサ｛（メタ）アクリロイルオキシ−ポリ（１，２−プロピレンオキシ）｝エーテル；等が挙げられる。
【０１４８】
加えて、上記化合物（ＩＩ）のとしては、例えば、２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとヘキサメチレンジイソシアナートとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとイソホロンジイソシアナートとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとビス（イソシアナトメチル）ノルボルナンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとノルビス（４−イソシアナトシクロヘキシル）メタンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートと１，３−ビス（イソシアナトメチル）シクロヘキサンとのウレタン反応物；
２−ヒドロキシエチル（メタ）アクリレート、２−ヒドロキシプロピル（メタ）アクリレート、３−ヒドロキシプロピル（メタ）アクリレート、または４−ヒドロキシブチル（メタ）アクリレートとｍ−キシリレンジイソシアナートとのウレタン反応物；等が挙げられる。
【０１４９】
上記化合物（ＩＩ）は１種単独で用いてもよいし、２種以上混合して用いてもよい。また、これら化合物（ＩＩ）は、公知の方法、または公知の方法に準ずる方法により製造できるが、市販品として入手することもできる。
【０１５０】
化合物（Ｉ）および化合物（ＩＩ）の配合比率は、化合物（Ｉ）および化合物（ＩＩ）の重量に対して、化合物（Ｉ）が０．１〜５０重量％、化合物（ＩＩ）が９９．９〜５０重量％含まれていることが好ましく、化合物（Ｉ）が０．３〜３０重量％、化合物（ＩＩ）が９９．７〜７０重量％含まれていることがより好ましく、化合物（Ｉ）が０．５〜２０重量％、化合物（ＩＩ）が９９．５〜８０重量％含まれていることがさらに好ましい。
【０１５１】
［界面活性剤（ＩＩＩ）および化合物（ＩＶ）］
本発明の組成物には、上記化合物（Ｉ）および化合物（ＩＩ）に加えて、アニオン性親水基、カチオン性親水基、または２つ以上の水酸基を有する親水部、および有機残基からなる疎水部を有する界面活性剤（ＩＩＩ）、およびシロキサン結合を有する分子量２００〜１，０００，０００の化合物(ＩＶ)から選ばれる少なくとも１種の化合物が含まれる。ただし、これら界面活性剤（ＩＩＩ)および化合物(ＩＶ)は、重合性炭素−炭素二重結合を有さない。
【０１５２】
界面活性剤（ＩＩＩ）を含む組成物を重合することにより、上記化合物（Ｉ）に由来する親水基が硬化物の表面に濃縮されやすくなり、例えば硬化物が単層膜である場合には、その表面に親水基が傾斜しやすくなる。
【０１５３】
また、界面活性剤（ＩＩＩ）、望ましくは、スルホン酸基を有し、さらにその分子量が２００〜１０００，０００である化合物（ＩＩＩ’）（重合性炭素−炭素二重結合を有さない）または（ＩＶ）が含まれる組成物を重合することにより、親水性が高いだけでなく、親水性の耐久性が高くしかも表面平滑性も高い硬化物が得られ得る。
【０１５４】
組成物中にこのような化合物（ＩＩＩ’）が含まれることにより、組成物の外気に接する表面における表面エネルギーが低下し、組成物から得られる硬化物の親水性を低下させることなくレベリング性（表面平滑性）を向上させることができる。
【０１５５】
その詳細なメカニズムは明らかではないが、本発明の組成物を基材等に塗布した場合には、以下のような現象が起きているものと推定される。すなわち、化合物（ＩＩＩ’）に含まれるスルホン酸基以外の有機残基は、スルホン酸と比較して、凝集エネルギーが小さく疎水性が高いため、本発明の組成物を基材等に塗布すると、化合物（ＩＩＩ’）に含まれる有機残基を中心とする部分が、外気に接する表面に移動し、何らかの秩序構造を形成しているものと推定される。その結果、塗布された組成物の外気の接する表面における表面張力が低下し、外気に接する表面のレベリング性（表面平滑性）が向上する。また、上記化合物（ＩＩＩ’）中に含まれるスルホン酸基を中心とする部分は、組成物表面とは反対側（内部方向）を向いているものと推定される。その結果、このスルホン酸基を中心とする部分は、化合物（Ｉ）に含まれる親水基、好ましくはアニオン性親水基を中心とする部分と相互作用し、化合物（Ｉ）に由来する親水基、好ましくはアニオン性親水基が、組成物の外気に接する表面の近傍により集中しやすくなり、親水基、好ましくはアニオン性親水基が表面に傾斜した構造が形成される。そしてこのような構造を有する本発明の組成物を重合することによりこの構造が固定され、外気に接する表面に親水基、好ましくはアニオン性親水基が偏析した硬化物が得られる。
【０１５６】
上記化合物（ＩＩＩ’）としては、親水性を向上させるには、スルホン酸基数がより多い化合物が好ましい傾向にあるが、レベリング性を向上させるためには、スルホン酸基数が比較的少なくかつ有機残基部分の分子量が大きい化合物が好ましい傾向にある。そのため、化合物（ＩＩＩ’）にはの分子量は、通常２００〜１，０００，０００の範囲、好ましくは２５０〜１００，０００の範囲、より好ましくは３００〜１０，０００の範囲である。分子量が上記範囲にあることにより、親水性が高くレベリング性に優れるコーティング膜が得られる。
【０１５７】
上記界面活性剤の中でも、下記一般式（３００）で表される化合物が好ましい。
【０１５８】
【化５８】
2015087810.tif 000060
上記式（３００）中、Ｒは炭素数４〜１００の有機残基を表し、ＦＧはアニオン性親水基、カチオン性親水基、および水酸基から選ばれる少なくとも１つの基を含む親水基を表し、ｎはＦＧに結合するＲの数であり、１または２を表し、ｎ０はＲに結合するＦＧの数であり、１〜５の整数を表し、ＦＧが水酸基を１つ含む基である場合にはｎ０は２〜５の整数を表す。
【０１５９】
上記ＦＧとなる、アニオン性親水基を含む基としては、例えば、下記一般式（３０１）〜（３０８）で表される親水基が挙げられる。
【０１６０】
【化５９】
2015087810.tif 000061
上記式（３０１）中、Ｍは水素原子、アルカリ金属、１／２原子のアルカリ土類金属、またはアンモニウムイオンを表し、＃３は式（３００）のＲに含まれる炭素原子に結合する結合手を表す。
【０１６１】
【化６０】
2015087810.tif 000062
上記式（３０２）中、Ｍは水素原子、アルカリ金属、１／２原子のアルカリ土類金属、またはアンモニウムイオンを表し、＃３は式（３００）のＲに含まれる炭素原子に結合する結合手を表す。
【０１６２】
【化６１】
2015087810.tif 000063
上記式（３０３）中、Ｍは水素原子、アルカリ金属、１／２原子のアルカリ土類金属、またはアンモニウムイオンを表し、＃３は式（３００）のＲに含まれる炭素原子に結合する結合手を表す。
【０１６３】
【化６２】
2015087810.tif 000064
上記式（３０４）中、Ｍは水素原子、アルカリ金属、１／２原子のアルカリ土類金属、またはアンモニウムイオンを表し、＃３は式（３００）のＲに含まれる炭素原子に結合する結合手を表す。
【０１６４】
【化６３】
2015087810.tif 000065
上記式（３０５）中、Ｍは水素原子、アルカリ金属、１／２原子のアルカリ土類金属、またはアンモニウムイオンを表し、＃３は式（３００）のＲに含まれる炭素原子に結合する結合手を表す。
【０１６５】
【化６４】
2015087810.tif 000066
上記式（３０６）中、ｒ5およびｒ6は、独立して水素原子、メチル基、エチル基、または水酸基を表し、ｎ５０は０〜５の整数を表し、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。
【０１６６】
【化６５】
2015087810.tif 000067
上記式（３０７）中、Ｘは、−Ｏ−，−Ｓ−，−ＮＨ−，または−ＮＣＨ3−を表し、Ｍは水素原子、アルカリ金属、１／２原子のアルカリ土類金属、またはアンモニウムイオンを表し、＃３は式（３００）のＲに含まれる炭素原子に結合する結合手を表す。
【０１６７】
【化６６】
2015087810.tif 000068
上記式（３０８）中、表し、Ｍは水素原子、アルカリ金属、１／２原子のアルカリ土類金属、またはアンモニウムイオンを表し、＃３は式（３００）のＲに含まれる炭素原子に結合する結合手を表す。
【０１６８】
ＦＧが上記一般式（３０１）で表される界面活性剤としては、例えば、アルキルスルホン酸系界面活性剤、アルケニルスルホン酸系界面活性剤（ただし、その界面活性剤に含まれるアルケニル基は重合性ではない。）、アルキル酢酸スルホン酸系界面活性剤、Ｎ−アシル化スルホン酸系界面活性剤、ヒドロキシアルカンスルホン酸系界面活性剤、アリールスルホン酸系界面活性剤、スルホコハク酸エステル系界面活性剤などが挙げられる。
【０１６９】
アルキルスルホン酸系界面活性剤としては、例えば、ブチルスルホン酸ナトリウム、ペンチルスルホン酸ナトリウム、ヘキシルスルホン酸ナトリウム、ヘプチルスルホン酸ナトリウム、オクチルスルホン酸、オクチルスルホン酸ナトリウム、オクチルスルホン酸カリウム、オクチルスルホン酸アンモニウム、オクチルスルホン酸マグネシウム、オクチルスルホン酸カルシウム、ノニルスルホン酸、ノニルスルホン酸ナトリウム、ノニルスルホン酸カリウム、ノニルスルホン酸アンモニウム、ノニルスルホン酸マグネシウム、ノニルスルホン酸カルシウム、デシルスルホン酸、デシルスルホン酸ナトリウム、デシルスルホン酸カリウム、デシルスルホン酸アンモニウム、デシルスルホン酸マグネシウム、デシルスルホン酸カルシウム、ウンデシルスルホン酸ナトリウム、ドデシルスルホン酸、ドデシルスルホン酸ナトリウム、ドデシルスルホン酸カリウム、ドデシルスルホン酸アンモニウム、ドデシルスルホン酸マグネシウム、ドデシルスルホン酸カルシウム、トリデシルスルホン酸ナトリウム、テトラデシルスルホン酸、テトラデシルスルホン酸ナトリウム、テトラデシルスルホン酸カリウム、テトラデシルスルホン酸アンモニウム、テトラデシルスルホン酸マグネシウム、テトラデシルスルホン酸カルシウムペンタデシルスルホン酸ナトリウム、ヘキサデシルスルホン酸、ヘキサデシルスルホン酸ナトリウム、ヘキサデシルスルホン酸カリウム、ヘキサデシルスルホン酸アンモニウム、ヘキサデシルスルホン酸マグネシウム、ヘキサデシルスルホン酸カルシウム、ヘキサデシルスルホン酸ナトリウム、ヘプタデシルスルホン酸ナトリウム、オクタデシルスルホン酸、オクタデシルスルホン酸ナトリウム、オクタデシルスルホン酸カリウム、オクタデシルスルホン酸アンモニウム、オクタデシルスルホン酸マグネシウム、オクタデシルスルホン酸カルシウム、ノナデシルスルホン酸ナトリウム、イコサニルスルホン酸ナトリウムなどが挙げられる。
【０１７０】
アルケニルスルホン酸系界面活性剤としては、例えば、ブチニルスルホン酸、ヘキシニルスルホン酸、オクチニルスルホン酸、デシニルスルホン酸、ドデシニルスルホン酸、テトラデシニルスルホン酸、ヘキサデシニルスルホン酸、オクタデシニルスルホン酸、イコサニニルスルホン酸、
ブチニルオキシスルホン酸、ヘキシニルオキシスルホン酸、オクチニルオキシスルホン酸、デシニルオキシスルホン酸、ドデシニルオキシスルホン酸、テトラデシニルオキシスルホン酸、ヘキサデシニルオキシスルホン酸、オクタデシニルオキシスルホン酸、イコサニニルオキシスルホン酸、
ブチニルオキシ−３−オキサペンチルスルホン酸、ヘキシニルオキシ−３−オキサペンチルスルホン酸、オクチニルオキシ−３−オキサペンチルスルホン酸、デシニルオキシ−３−オキサペンチルスルホン酸、ドデシニルオキシ−３−オキサペンチルスルホン酸、テトラデシニルオキシ−３−オキサペンチルスルホン酸、ヘキサデシニルオキシ−３−オキサペンチルスルホン酸、オクタデシニルオキシ−３−オキサペンチルスルホン酸、イコサニニルオキシ−３−オキサペンチルスルホン酸、
ブチニルオキシ−３，６−ジオキサオクチルスルホン酸、ヘキシニルオキシ−３，６−ジオキサオクチルスルホン酸、オクチニルオキシ−３，６−ジオキサオクチルスルホン酸、デシニルオキシ−３，６−ジオキサオクチルスルホン酸、ドデシニルオキシ−３，６−ジオキサオクチルスルホン酸、テトラデシニルオキシ−３，６−ジオキサオクチルスルホン酸、ヘキサデシニルオキシ−３，６−ジオキサオクチルスルホン酸、オクタデシニルオキシ−３，６−ジオキサオクチルスルホン酸、イコサニニルオキシ−３，６−ジオキサオクチルスルホン酸、
ブチニルオキシ−３，６，９−トリオキサウンデシルスルホン酸、ヘキシニルオキシ−３，６，９−トリオキサウンデシルスルホン酸、オクチニルオキシ−３，６，９−トリオキサウンデシルスルホン酸、デシニルオキシ−３，６，９−トリオキサウンデシルスルホン酸、ドデシニルオキシ−３，６，９−トリオキサウンデシルスルホン酸、テトラデシニルオキシ−３，６，９−トリオキサウンデシルスルホン酸、ヘキサデシニルオキシ−３，６，９−トリオキサウンデシルスルホン酸、オクタデシニルオキシ−３，６，９−トリオキサウンデシルスルホン酸、イコサニニルオキシ−３，６，９−トリオキサウンデシルスルホン酸、およびこれらのナトリウム塩、カリウム塩、アンモニウム塩、トリエタノールアミン塩、マグネシウム塩、およびカルシウム塩などが挙げられる。
【０１７１】
アルキル酢酸スルホン酸系界面活性剤としては、例えば、α−スルホ酢酸エチル・ナトリウム、α−スルホ酢酸プロピル・ナトリウム、α−スルホ酢酸ブチル、α−スルホ酢酸ブチル・ナトリウム、α−スルホ酢酸ブチル・カルウム塩、α−スルホ酢酸ブチル・アンモニウム、α−スルホ酢酸ブチル・マグネシウム、α−スルホ酢酸ブチル・カルシウム、α−スルホ酢酸ペンチル、α−スルホ酢酸ペンチル・ナトリウム、α−スルホ酢酸ペンチル・カルウム塩、α−スルホ酢酸ペンチル・アンモニウム、α−スルホ酢酸ペンチル・マグネシウム、α−スルホ酢酸ペンチル・カルシウム、α−スルホ酢酸ヘキシル、α−スルホ酢酸ヘキシル・ナトリウム、α−スルホ酢酸ヘキシル・カルウム塩、α−スルホ酢酸ヘキシル・アンモニウム、α−スルホ酢酸ヘキシル・マグネシウム、α−スルホ酢酸ヘキシル・カルシウム、α−スルホ酢酸ヘプチル、α−スルホ酢酸ヘプチル・ナトリウム、α−スルホ酢酸ヘプチル・カルウム塩、α−スルホ酢酸ヘプチル・アンモニウム、α−スルホ酢酸ヘプチル・マグネシウム、α−スルホ酢酸ヘプチル・カルシウム、α−スルホ酢酸オクチル、α−スルホ酢酸オクチル・ナトリウム、α−スルホ酢酸オクチル・カルウム塩、α−スルホ酢酸オクチル・アンモニウム、α−スルホ酢酸オクチル・マグネシウム、α−スルホ酢酸オクチル・カルシウム、α−スルホ酢酸ノニル、α−スルホ酢酸ノニル・ナトリウム、α−スルホ酢酸ノニル・カルウム塩、α−スルホ酢酸ノニル・アンモニウム、α−スルホ酢酸ノニル・マグネシウム、α−スルホ酢酸ノニル・カルシウム、α−スルホ酢酸デシル、α−スルホ酢酸デシル・ナトリウム、α−スルホ酢酸デシル・カルウム塩、α−スルホ酢酸デシル・アンモニウム、α−スルホ酢酸デシル・マグネシウム、α−スルホ酢酸デシル・カルシウム、α−スルホ酢酸ドデシル、α−スルホ酢酸ドデシル・ナトリウム、α−スルホ酢酸ドデシル・カルウム塩、α−スルホ酢酸ドデシル・アンモニウム、α−スルホ酢酸ドデシル・マグネシウム、α−スルホ酢酸ドデシル・カルシウム、α−スルホ酢酸テトラデシル、α−スルホ酢酸テトラデシル・ナトリウム、α−スルホ酢酸テトラデシル・カルウム塩、α−スルホ酢酸テトラデシル・アンモニウム、α−スルホ酢酸テトラデシル・マグネシウム、α−スルホ酢酸テトラデシル・カルシウム、α−スルホ酢酸ヘキサデシル、α−スルホ酢酸ヘキサデシル・ナトリウム、α−スルホ酢酸ヘキサデシル・カルウム塩、α−スルホ酢酸ヘキサデシル・アンモニウム、α−スルホ酢酸ヘキサデシル・マグネシウム、α−スルホ酢酸ヘキサデシル・カルシウム、α−スルホ酢酸オクタデシル、α−スルホ酢酸オクタデシル・ナトリウム、α−スルホ酢酸オクタデシル・カルウム塩、α−スルホ酢酸オクタデシル・アンモニウム、α−スルホ酢酸オクタデシル・マグネシウム、α−スルホ酢酸オクタデシル・カルシウム、α−スルホ酢酸イコシル、α−スルホ酢酸イコシル・ナトリウム、α−スルホ酢酸イコシル・カルウム塩、α−スルホ酢酸イコシル・アンモニウム、α−スルホ酢酸イコシル・マグネシウム、α−スルホ酢酸イコシル・カルシウムなどが挙げられる。
【０１７２】
Ｎ−アシル化スルホン酸系界面活性剤としては、例えば、２−ヘキシル酸アミド−エタンスルホン酸、２−オクチル酸アミド−エタンスルホン酸、２−ラウリン酸アミド−エタンスルホン酸、２−ミリスチン酸アミド−エタンスルホン酸、２−バルミチン酸アミド−エタンスルホン酸、２−ステアリン酸アミド−エタンスルホン酸、２−オレイン酸アミド−エタンスルホン酸、２−ベヘニン酸アミド−エタンスルホン酸、
Ｎ−メチル−２−ヘキシル酸アミド−エタンスルホン酸、Ｎ−メチル−２−オクチル酸アミド−エタンスルホン酸、Ｎ−メチル−２−ラウリン酸アミド−エタンスルホン酸、Ｎ−メチル−２−ミリスチン酸アミド−エタンスルホン酸、Ｎ−メチル−２−バルミチン酸アミド−エタンスルホン酸、Ｎ−メチル−２−ステアリン酸アミド−エタンスルホン酸、Ｎ−メチル−２−オレイン酸アミド−エタンスルホン酸、Ｎ−メチル−２−ベヘニン酸アミド−エタンスルホン酸、３−ヘキシル酸アミド−プロパンスルホン酸、３−オクチル酸アミド−プロパンスルホン酸、３−ラウリン酸アミド−プロパンスルホン酸、３−ミリスチン酸アミド−プロパンスルホン酸、３−バルミチン酸アミド−プロパンスルホン酸、３−ステアリン酸アミド−プロパンスルホン酸、３−オレイン酸アミド−プロパンスルホン酸、３−ベヘニン酸アミド−プロパンスルホン酸、およびそれらのナトリウム塩、カリウム塩、アンモニウム塩、マグネシウム塩、およびカルシウム塩などが挙げられる。
【０１７３】
ヒドロキシアルカンスルホン酸系界面活性剤としては、例えば、２−ヒドロキシブチルスルホン酸ナトリウム、２−ヒドロキシペンチルスルホン酸ナトリウム、２−ヒドロキシヘキシルスルホン酸ナトリウム、２−ヒドロキシヘプチルスルホン酸ナトリウム、２−ヒドロキシオクチルスルホン酸ナトリウム、２−ヒドロキシノニルスルホン酸ナトリウム、２−ヒドロキシデシルスルホン酸ナトリウム、２−ヒドロキシウンデシルスルホン酸ナトリウム、２−ヒドロキシドデシルスルホン酸ナトリウム、２−ヒドロキシトリデシルスルホン酸ナトリウム、２−ヒドロキシテトラデシルスルホン酸ナトリウム、２−ヒドロキシペンタデシルスルホン酸ナトリウム、２−ヒドロキシヘキサデシルスルホン酸ナトリウム、２−ヒドロキシヘプタデシルスルホン酸ナトリウム、２−ヒドロキシオクタデシルスルホン酸、２−ヒドロキシオクタデシルスルホン酸ナトリウム、２−ヒドロキシオクタデシルスルホン酸カリウム、２−ヒドロキシオクタデシルスルホン酸アンモニウム、２−ヒドロキシオクタデシルスルホン酸マグネシウム、２−ヒドロキシオクタデシルスルホン酸カルシウム、２−ヒドロキシノナデシルスルホン酸ナトリウム、２−ヒドロキシイコサニルスルホン酸ナトリウム、
３−ヒドロキシブチルスルホン酸ナトリウム、３−ヒドロキシペンチルスルホン酸ナトリウム、３−ヒドロキシヘキシルスルホン酸ナトリウム、３−ヒドロキシヘプチルスルホン酸ナトリウム、３−ヒドロキシオクチルスルホン酸ナトリウム、３−ヒドロキシノニルスルホン酸ナトリウム、３−ヒドロキシデシルスルホン酸ナトリウム、３−ヒドロキシウンデシルスルホン酸ナトリウム、３−ヒドロキシドデシルスルホン酸ナトリウム、３−ヒドロキシトリデシルスルホン酸ナトリウム、３−ヒドロキシテトラデシルスルホン酸ナトリウム、３−ヒドロキシペンタデシルスルホン酸ナトリウム、３−ヒドロキシヘキサデシルスルホン酸ナトリウム、３−ヒドロキシヘプタデシルスルホン酸ナトリウム、３−ヒドロキシオクタデシルスルホン酸、３−ヒドロキシオクタデシルスルホン酸ナトリウム、３−ヒドロキシオクタデシルスルホン酸カリウム、３−ヒドロキシオクタデシルスルホン酸アンモニウム、３−ヒドロキシオクタデシルスルホン酸マグネシウム、３−ヒドロキシオクタデシルスルホン酸カルシウム、３−ヒドロキシノナデシルスルホン酸ナトリウム、３−ヒドロキシイコサニルスルホン酸ナトリウム、
４−ヒドロキシブチルスルホン酸ナトリウム、４−ヒドロキシペンチルスルホン酸ナトリウム、４−ヒドロキシヘキシルスルホン酸ナトリウム、４−ヒドロキシヘプチルスルホン酸ナトリウム、４−ヒドロキシオクチルスルホン酸ナトリウム、４−ヒドロキシノニルスルホン酸ナトリウム、４−ヒドロキシデシルスルホン酸ナトリウム、４−ヒドロキシウンデシルスルホン酸ナトリウム、４−ヒドロキシドデシルスルホン酸ナトリウム、４−ヒドロキシトリデシルスルホン酸ナトリウム、４−ヒドロキシテトラデシルスルホン酸ナトリウム、４−ヒドロキシペンタデシルスルホン酸ナトリウム、４−ヒドロキシヘキサデシルスルホン酸ナトリウム、４−ヒドロキシヘプタデシルスルホン酸ナトリウム、４−ヒドロキシオクタデシルスルホン酸、４−ヒドロキシオクタデシルスルホン酸ナトリウム、４−ヒドロキシオクタデシルスルホン酸カリウム、４−ヒドロキシオクタデシルスルホン酸アンモニウム、４−ヒドロキシオクタデシルスルホン酸マグネシウム、４−ヒドロキシオクタデシルスルホン酸カルシウム、４−ヒドロキシノナデシルスルホン酸ナトリウム、４−ヒドロキシイコサニルスルホン酸ナトリウムなどが挙げられる。
【０１７４】
アリールスルホン酸系界面活性剤としては、例えば、フェニルスルホン酸ナトリウム、メチルベンゼンスルホン酸ナトリウム、エチルベンゼンスルホン酸ナトリウム、プロピルベンゼンスルホン酸ナトリウム、ブチルベンゼンスルホン酸ナトリウム、ペンチルベンゼンスルホン酸ナトリウム、ヘキシルベンゼンスルホン酸ナトリウム、ヘプチルベンゼンスルホン酸ナトリウム、オクチルベンゼンスルホン酸ナトリウム、ノニルベンゼンスルホン酸、ノニルベンゼンスルホン酸ナトリウム、ノニルベンゼンスルホン酸カリウム、ノニルベンゼンスルホン酸アンモニウム、ノニルベンゼンスルホン酸マグネシウム、ノニルベンゼンスルホン酸カルシウム、デシルベンゼンスルホン酸ナトリウム、ウンデシルベンゼンスルホン酸ナトリウム、ドデシルベンゼンスルホン酸、ドデシルベンゼンスルホン酸ナトリウム、ドデシルベンゼンスルホン酸カリウム、ドデシルベンゼンスルホン酸アンモニウム、ドデシルベンゼンスルホン酸マグネシウム、ドデシルベンゼンスルホン酸カルシウム、トリデシルベンゼンスルホン酸ナトリウム、テトラデシルベンゼンスルホン酸ナトリウム、ペンタデシルベンゼンスルホン酸ナトリウム、ヘキサデシルベンゼンスルホン酸ナトリウム、ヘプタデシルベンゼンスルホン酸ナトリウム、オクタデシルベンゼンスルホン酸ナトリウム、ノナデシルベンゼンスルホン酸ナトリウム、イコサニルベンゼンスルホン酸ナトリウム、
ジ（メチル）ベンゼンスルホン酸ナトリウム、ジ（エチル）ベンゼンスルホン酸ナトリウム、ジ（プロピル）ベンゼンスルホン酸ナトリウム、ジ（ブチル）ベンゼンスルホン酸ナトリウム、ジ（ペンチル）ベンゼンスルホン酸ナトリウム、ジ（ヘキシル）ベンゼンスルホン酸ナトリウム、ジ（ヘプチル）ベンゼンスルホン酸ナトリウム、ジ（オクチル）ベンゼンスルホン酸ナトリウム、ジ（ノニル）ベンゼンスルホン酸ナトリウム、ジ（デシル）ベンゼンスルホン酸ナトリウム、ジ（ウンデシル）ベンゼンスルホン酸ナトリウム、ジ（ドデシル）ベンゼンスルホン酸ナトリウム、ジ（トリデシル）ベンゼンスルホン酸ナトリウム、ジ（テトラデシル）ベンゼンスルホン酸ナトリウム、ジ（ペンタデシル）ベンゼンスルホン酸ナトリウム、ジ（ヘキサデシル）ベンゼンスルホン酸ナトリウム、ジ（ヘプタデシル）ベンゼンスルホン酸ナトリウム、ジ（オクタデシル）ベンゼンスルホン酸ナトリウム、ジ（ノナデシル）ベンゼンスルホン酸ナトリウム、ジ（イコサニル）ベンゼンスルホン酸ナトリウム、
トリ（メチル）ベンゼンスルホン酸ナトリウム、トリ（エチル）ベンゼンスルホン酸ナトリウム、トリ（プロピル）ベンゼンスルホン酸ナトリウム、トリ（ブチル）ベンゼンスルホン酸ナトリウム、トリ（ペンチル）ベンゼンスルホン酸ナトリウム、トリ（ヘキシル）ベンゼンスルホン酸ナトリウム、トリ（ヘプチル）ベンゼンスルホン酸ナトリウム、トリ（オクチル）ベンゼンスルホン酸ナトリウム、トリ（ノニル）ベンゼンスルホン酸ナトリウム、トリ（デシル）ベンゼンスルホン酸ナトリウム、トリ（ウンデシル）ベンゼンスルホン酸ナトリウム、トリ（ドデシル）ベンゼンスルホン酸ナトリウム、トリ（トリデシル）ベンゼンスルホン酸ナトリウム、トリ（テトラデシル）ベンゼンスルホン酸ナトリウム、トリ（ペンタデシル）ベンゼンスルホン酸ナトリウム、トリ（ヘキサデシル）ベンゼンスルホン酸ナトリウム、トリ（ヘプタデシル）ベンゼンスルホン酸ナトリウム、トリ（オクタデシル）ベンゼンスルホン酸ナトリウム、トリ（ノナデシル）ベンゼンスルホン酸ナトリウム、トリ（イコサニル）ベンゼンスルホン酸ナトリウム、ナフタレンスルホン酸ナトリウム、メチルナフタレンスルホン酸ナトリウム、エチルナフタレンスルホン酸ナトリウム、プロピルナフタレンスルホン酸ナトリウム、ブチルナフタレンスルホン酸ナトリウム、ペンチルナフタレンスルホン酸ナトリウム、ヘキシルナフタレンスルホン酸ナトリウム、ヘプチルナフタレンスルホン酸ナトリウム、オクチルナフタレンスルホン酸ナトリウム、ノニルナフタレンスルホン酸ナトリウム、デシルナフタレンスルホン酸ナトリウム、ウンデシルナフタレンスルホン酸ナトリウム、ドデシルナフタレンスルホン酸ナトリウム、トリデシルナフタレンスルホン酸ナトリウム、テトラデシルナフタレンスルホン酸ナトリウム、ペンタデシルナフタレンスルホン酸ナトリウム、ヘキサデシルナフタレンスルホン酸ナトリウム、ヘプタデシルナフタレンスルホン酸ナトリウム、オクタデシルナフタレンスルホン酸（ステアリルナフタレンスルホン酸）、オクタデシルナフタレンスルホン酸（ステアリルナフタレンスルホン酸）ナトリウム、オクタデシルナフタレンスルホン酸（ステアリルナフタレンスルホン酸）カリウム、オクタデシルナフタレンスルホン酸（ステアリルナフタレンスルホン酸）アンモニウム、オクタデシルナフタレンスルホン酸（ステアリルナフタレンスルホン酸）マグネシウム、オクタデシルナフタレンスルホン酸（ステアリルナフタレンスルホン酸）カルシウム、ノナデシルナフタレンスルホン酸ナトリウム、イコサニルナフタレンスルホン酸ナトリウム、
ジ（メチル）ナフタレンスルホン酸ナトリウム、ジ（エチル）ナフタレンスルホン酸ナトリウム、ジ（プロピル）ナフタレンスルホン酸ナトリウム、ジ（ブチル）ナフタレンスルホン酸ナトリウム、ジ（ペンチル）ナフタレンスルホン酸ナトリウム、ジ（ヘキシル）ナフタレンスルホン酸ナトリウム、ジ（ヘプチル）ナフタレンスルホン酸ナトリウム、ジ（オクチル）ナフタレンスルホン酸ナトリウム、ジ（ノニル）ナフタレンスルホン酸ナトリウム、ジ（デシル）ナフタレンスルホン酸ナトリウム、ジ（ウンデシル）ナフタレンスルホン酸ナトリウム、ジ（ドデシル）ナフタレンスルホン酸ナトリウム、ジ（トリデシル）ナフタレンスルホン酸ナトリウム、ジ（テトラデシル）ナフタレンスルホン酸ナトリウム、ジ（ペンタデシル）ナフタレンスルホン酸ナトリウム、ジ（ヘキサデシル）ナフタレンスルホン酸ナトリウム、ジ（ヘプタデシル）ナフタレンスルホン酸ナトリウム、ジ（オクタデシル）ナフタレンスルホン酸ナトリウム、ジ（ノナデシル）ナフタレンスルホン酸ナトリウム、ジ（イコサニル）ナフタレンスルホン酸ナトリウム、
トリ（メチル）ナフタレンスルホン酸ナトリウム、トリ（エチル）ナフタレンスルホン酸ナトリウム、トリ（プロピル）ナフタレンスルホン酸ナトリウム、トリ（ブチル）ナフタレンスルホン酸ナトリウム、トリ（ペンチル）ナフタレンスルホン酸ナトリウム、トリ（ヘキシル）ナフタレンスルホン酸ナトリウム、トリ（ヘプチル）ナフタレンスルホン酸ナトリウム、トリ（オクチル）ナフタレンスルホン酸ナトリウム、トリ（ノニル）ナフタレンスルホン酸ナトリウム、トリ（デシル）ナフタレンスルホン酸ナトリウム、トリ（ウンデシル）ナフタレンスルホン酸ナトリウム、トリ（ドデシル）ナフタレンスルホン酸ナトリウム、トリ（トリデシル）ナフタレンスルホン酸ナトリウム、トリ（テトラデシル）ナフタレンスルホン酸ナトリウム、トリ（ペンタデシル）ナフタレンスルホン酸ナトリウム、トリ（ヘキサデシル）ナフタレンスルホン酸ナトリウム、トリ（ヘプタデシル）ナフタレンスルホン酸ナトリウム、トリ（オクタデシル）ナフタレンスルホン酸ナトリウム、トリ（ノナデシル）ナフタレンスルホン酸ナトリウム、トリ（イコサニル）ナフタレンスルホン酸ナトリウム、
ナフタレンスルホン酸ナトリウムホルマリン縮合物、メチルナフタレンスルホン酸ナトリウムホルマリン縮合物、エチルナフタレンスルホン酸ナトリウムホルマリン縮合物、プロピルナフタレンスルホン酸ナトリウムホルマリン縮合物、ブチルナフタレンスルホン酸ナトリウムホルマリン縮合物、ペンチルナフタレンスルホン酸ナトリウムホルマリン縮合物、ヘキシルナフタレンスルホン酸ナトリウムホルマリン縮合物、ヘプチルナフタレンスルホン酸ナトリウムホルマリン縮合物、オクチルナフタレンスルホン酸ナトリウムホルマリン縮合物、ノニルナフタレンスルホン酸ナトリウムホルマリン縮合物、デシルナフタレンスルホン酸ナトリウムホルマリン縮合物、ウンデシルナフタレンスルホン酸ナトリウムホルマリン縮合物、ドデシルナフタレンスルホン酸ナトリウムホルマリン縮合物、トリデシルナフタレンスルホン酸ナトリウムホルマリン縮合物、テトラデシルナフタレンスルホン酸ナトリウムホルマリン縮合物、ペンタデシルナフタレンスルホン酸ナトリウムホルマリン縮合物、ヘキサデシルナフタレンスルホン酸ナトリウムホルマリン縮合物、ヘプタデシルナフタレンスルホン酸ナトリウムホルマリン縮合物、オクタデシルナフタレンスルホン酸（ステアリルナフタレンスルホン酸）ホルマリン縮合物、オクタデシルナフタレンスルホン酸（ステアリルナフタレンスルホン酸）ナトリウムホルマリン縮合物、オクタデシルナフタレンスルホン酸（ステアリルナフタレンスルホン酸）カリウムホルマリン縮合物、オクタデシルナフタレンスルホン酸（ステアリルナフタレンスルホン酸）アンモニウムホルマリン縮合物、オクタデシルナフタレンスルホン酸（ステアリルナフタレンスルホン酸）マグネシウムホルマリン縮合物、オクタデシルナフタレンスルホン酸（ステアリルナフタレンスルホン酸）カルシウムホルマリン縮合物、ノナデシルナフタレンスルホン酸ナトリウムホルマリン縮合物、イコサニルナフタレンスルホン酸ナトリウムホルマリン縮合物、
ジ（メチル）ナフタレンスルホン酸ナトリウムホルマリン縮合物、ジ（エチル）ナフタレンスルホン酸ナトリウムホルマリン縮合物、ジ（プロピル）ナフタレンスルホン酸ナトリウムホルマリン縮合物、ジ（ブチル）ナフタレンスルホン酸ナトリウムホルマリン縮合物、ジ（ペンチル）ナフタレンスルホン酸ナトリウムホルマリン縮合物、ジ（ヘキシル）ナフタレンスルホン酸ナトリウムホルマリン縮合物、ジ（ヘプチル）ナフタレンスルホン酸ナトリウムホルマリン縮合物、ジ（オクチル）ナフタレンスルホン酸ナトリウムホルマリン縮合物、ジ（ノニル）ナフタレンスルホン酸ナトリウムホルマリン縮合物、ジ（デシル）ナフタレンスルホン酸ナトリウムホルマリン縮合物、ジ（ウンデシル）ナフタレンスルホン酸ナトリウムホルマリン縮合物、ジ（ドデシル）ナフタレンスルホン酸ナトリウムホルマリン縮合物、ジ（トリデシル）ナフタレンスルホン酸ナトリウムホルマリン縮合物、ジ（テトラデシル）ナフタレンスルホン酸ナトリウムホルマリン縮合物、ジ（ペンタデシル）ナフタレンスルホン酸ナトリウムホルマリン縮合物、ジ（ヘキサデシル）ナフタレンスルホン酸ナトリウムホルマリン縮合物、ジ（ヘプタデシル）ナフタレンスルホン酸ナトリウムホルマリン縮合物、ジ（オクタデシル）ナフタレンスルホン酸ナトリウムホルマリン縮合物、ジ（ノナデシル）ナフタレンスルホン酸ナトリウムホルマリン縮合物、ジ（イコサニル）ナフタレンスルホン酸ナトリウムホルマリン縮合物、
トリ（メチル）ナフタレンスルホン酸ナトリウムホルマリン縮合物、トリ（エチル）ナフタレンスルホン酸ナトリウムホルマリン縮合物、トリ（プロピル）ナフタレンスルホン酸ナトリウムホルマリン縮合物、トリ（ブチル）ナフタレンスルホン酸ナトリウムホルマリン縮合物、トリ（ペンチル）ナフタレンスルホン酸ナトリウムホルマリン縮合物、トリ（ヘキシル）ナフタレンスルホン酸ナトリウムホルマリン縮合物、トリ（ヘプチル）ナフタレンスルホン酸ナトリウムホルマリン縮合物、トリ（オクチル）ナフタレンスルホン酸ナトリウムホルマリン縮合物、トリ（ノニル）ナフタレンスルホン酸ナトリウムホルマリン縮合物、トリ（デシル）ナフタレンスルホン酸ナトリウムホルマリン縮合物、トリ（ウンデシル）ナフタレンスルホン酸ナトリウムホルマリン縮合物、トリ（ドデシル）ナフタレンスルホン酸ナトリウムホルマリン縮合物、トリ（トリデシル）ナフタレンスルホン酸ナトリウムホルマリン縮合物、トリ（テトラデシル）ナフタレンスルホン酸ナトリウムホルマリン縮合物、トリ（ペンタデシル）ナフタレンスルホン酸ナトリウムホルマリン縮合物、トリ（ヘキサデシル）ナフタレンスルホン酸ナトリウムホルマリン縮合物、トリ（ヘプタデシル）ナフタレンスルホン酸ナトリウムホルマリン縮合物、トリ（オクタデシル）ナフタレンスルホン酸ナトリウムホルマリン縮合物、トリ（ノナデシル）ナフタレンスルホン酸ナトリウムホルマリン縮合物、トリ（イコサニル）ナフタレンスルホン酸ナトリウムホルマリン縮合物、
ジフェニルエーテルスルホン酸ナトリウム、メチルジフェニルエーテルスルホン酸ナトリウム、エチルジフェニルエーテルスルホン酸ナトリウム、プロピルジフェニルエーテルスルホン酸ナトリウム、ブチルジフェニルエーテルスルホン酸ナトリウム、ペンチルジフェニルエーテルスルホン酸ナトリウム、ヘキシルジフェニルエーテルスルホン酸ナトリウム、ヘプチルジフェニルエーテルスルホン酸ナトリウム、オクチルジフェニルエーテルスルホン酸ナトリウム、ノニルジフェニルエーテルスルホン酸、ノニルジフェニルエーテルスルホン酸ナトリウム、ノニルジフェニルエーテルスルホン酸カリウム、ノニルジフェニルエーテルスルホン酸アンモニウム、ノニルジフェニルエーテルスルホン酸マグネシウム、ノニルジフェニルエーテルスルホン酸カルシウム、デシルジフェニルエーテルスルホン酸ナトリウム、ウンデシルジフェニルエーテルスルホン酸ナトリウム、ドデシルジフェニルエーテルスルホン酸、ドデシルジフェニルエーテルスルホン酸ナトリウム、ドデシルジフェニルエーテルスルホン酸カリウム、ドデシルジフェニルエーテルスルホン酸アンモニウム、ドデシルジフェニルエーテルスルホン酸マグネシウム、ドデシルジフェニルエーテルスルホン酸カルシウム、トリデシルジフェニルエーテルスルホン酸ナトリウム、テトラデシルジフェニルエーテルスルホン酸ナトリウム、ペンタデシルジフェニルエーテルスルホン酸ナトリウム、ヘキサデシルジフェニルエーテルスルホン酸ナトリウム、ヘプタデシルジフェニルエーテルスルホン酸ナトリウム、オクタデシルジフェニルエーテルスルホン酸ナトリウム、ノナデシルジフェニルエーテルスルホン酸ナトリウム、イコサニルジフェニルエーテルスルホン酸ナトリウム、
ジフェニルエーテルジスルホン酸ナトリウム、メチルジフェニルエーテルジスルホン酸ナトリウム、エチルジフェニルエーテルジスルホン酸ナトリウム、プロピルジフェニルエーテルジスルホン酸ナトリウム、ブチルジフェニルエーテルジスルホン酸ナトリウム、ペンチルジフェニルエーテルジスルホン酸ナトリウム、ヘキシルジフェニルエーテルジスルホン酸ナトリウム、ヘプチルジフェニルエーテルジスルホン酸ナトリウム、オクチルジフェニルエーテルジスルホン酸ナトリウム、ノニルジフェニルエーテルジスルホン酸、ノニルジフェニルエーテルジスルホン酸ナトリウム、ノニルジフェニルエーテルジスルホン酸カリウム、ノニルジフェニルエーテルジスルホン酸アンモニウム、ノニルジフェニルエーテルジスルホン酸マグネシウム、ノニルジフェニルエーテルジスルホン酸カルシウム、デシルジフェニルエーテルジスルホン酸ナトリウム、ウンデシルジフェニルエーテルジスルホン酸ナトリウム、ドデシルジフェニルエーテルジスルホン酸、ドデシルジフェニルエーテルジスルホン酸ナトリウム、ドデシルジフェニルエーテルジスルホン酸カリウム、ドデシルジフェニルエーテルジスルホン酸アンモニウム、ドデシルジフェニルエーテルジスルホン酸マグネシウム、ドデシルジフェニルエーテルジスルホン酸カルシウム、トリデシルジフェニルエーテルジスルホン酸ナトリウム、テトラデシルジフェニルエーテルジスルホン酸ナトリウム、ペンタデシルジフェニルエーテルジスルホン酸ナトリウム、ヘキサデシルジフェニルエーテルジスルホン酸ナトリウム、ヘプタデシルジフェニルエーテルジスルホン酸ナトリウム、オクタデシルジフェニルエーテルジスルホン酸ナトリウム、ノナデシルジフェニルエーテルジスルホン酸ナトリウム、イコサニルジフェニルエーテルジスルホン酸ナトリウムなどが挙げられる。
【０１７５】
スルホコハク酸エステル系界面活性剤としては、例えば、モノ（メチル）スルホコハク酸エステル・ジナトリウム、モノ（エチル）スルホコハク酸エステル・ジナトリウム、モノ（プロピル）スルホコハク酸エステル・ジナトリウム、モノ（ブチル）スルホコハク酸エステル、モノ（ブチル）スルホコハク酸エステル・ジナトリウム、モノ（ブチル）スルホコハク酸エステル・ジカリウム、モノ（ブチル）スルホコハク酸エステル・ジアンモニウム、モノ（ブチル）スルホコハク酸エステル・マグネシウム、モノ（ブチル）スルホコハク酸エステル・カルシウム、モノ（ペンチル）スルホコハク酸エステル・ジナトリウム、モノ（ヘキシル）スルホコハク酸エステル・ジナトリウム、モノ（ヘプチル）スルホコハク酸エステル・ジナトリウム、モノ（オクチル）スルホコハク酸エステル、モノ（オクチル）スルホコハク酸エステル・ジナトリウム、モノ（オクチル）スルホコハク酸エステル・ジカリウム、モノ（オクチル）スルホコハク酸エステル・ジアンモニウム、モノ（オクチル）スルホコハク酸エステル・マグネシウム、モノ（オクチル）スルホコハク酸エステル・カルシウム、（ノニル）スルホコハク酸エステル、モノ（ノニル）スルホコハク酸エステル・ジナトリウム、モノ（ノニル）スルホコハク酸エステル・ジカリウム、モノ（ノニル）スルホコハク酸エステル・ジアンモニウム、モノ（ノニル）スルホコハク酸エステル・マグネシウム、モノ（ノニル）スルホコハク酸エステル・カルシウム、モノ（デシル）スルホコハク酸エステル・ジナトリウム、モノ（ウンデシル）スルホコハク酸エステル・ジナトリウム、モノ（ドデシル）スルホコハク酸エステル、モノ（ドデシル）スルホコハク酸エステル・ジナトリウム、モノ（ドデシル）スルホコハク酸エステル・ジカリウム、モノ（ドデシル）スルホコハク酸エステル・ジアンモニウム、モノ（ドデシル）スルホコハク酸エステル・マグネシウム、モノ（ドデシル）スルホコハク酸エステル・カルシウム、モノ（トリデシル）スルホコハク酸エステル、モノ（トリデシル）スルホコハク酸エステル・ジナトリウム、モノ（トリデシル）スルホコハク酸エステル・ジカリウム、モノ（トリデシル）スルホコハク酸エステル・ジアンモニウム、モノ（トリデシル）スルホコハク酸エステル・マグネシウム、モノ（トリデシル）スルホコハク酸エステル・カルシウム、モノ（テトラデシル）スルホコハク酸エステル、モノ（テトラデシル）スルホコハク酸エステル・ジナトリウム、モノ（テトラデシル）スルホコハク酸エステル・ジカリウム、モノ（テトラデシル）スルホコハク酸エステル・ジアンモニウム、モノ（テトラデシル）スルホコハク酸エステル・マグネシウム、モノ（テトラデシル）スルホコハク酸エステル・カルシウム、モノ（ペンタデシル）スルホコハク酸エステル・ジナトリウム、モノ（ヘキサデシル）スルホコハク酸エステル、モノ（ヘキサデシル）スルホコハク酸エステル・ジナトリウム、モノ（ヘキサデシル）スルホコハク酸エステル・ジカリウム、モノ（ヘキサデシル）スルホコハク酸エステル・ジアンモニウム、モノ（ヘキサデシル）スルホコハク酸エステル・マグネシウム、モノ（ヘキサデシル）スルホコハク酸エステル・カルシウム、モノ（ヘプタデシル）スルホコハク酸エステル・ジナトリウム、モノ（オクタデシル）スルホコハク酸エステル、モノ（オクタデシル）スルホコハク酸エステル・ジナトリウム、モノ（オクタデシル）スルホコハク酸エステル・ジカリウム、モノ（オクタデシル）スルホコハク酸エステル・ジアンモニウム、モノ（オクタデシル）スルホコハク酸エステル・マグネシウム、モノ（オクタデシル）スルホコハク酸エステル・カルシウム、モノ（ノナデシル）スルホコハク酸エステル・ジナトリウム、モノ（イコサニル）スルホコハク酸エステル・ジナトリウム、モノ（ベンジル）スルホコハク酸エステル・ジナトリウム、
モノ（ブトキシエチル）スルホコハク酸エステル・ジナトリウム、モノ（ヘキシロキシエチル）スルホコハク酸エステル・ジナトリウム、モノ（オクチロシキエチル）スルホコハク酸エステル・ジナトリウム、モノ（ノニロキシエチル）スルホコハク酸エステル・ジナトリウム、モノ（デシロキシエチル）スルホコハク酸エステル・ジナトリウム、モノ（ウンデシロキシシエチル）スルホコハク酸エステル・ジナトリウム、モノ（ドデシロキシシエチル）スルホコハク酸エステル・ジナトリウム、モノ（トリデシロキシシエチル）スルホコハク酸エステル・ジナトリウム、モノ（テトラデシロキシシエチル）スルホコハク酸エステル・ジナトリウム、モノ（ペンタデシロキシシエチル）スルホコハク酸エステル・ジナトリウム、モノ（ヘキサデシロキシシエチル）スルホコハク酸エステル・ジナトリウム、モノ（へプタデシロキシシエチル）スルホコハク酸エステル・ジナトリウム、モノ（オクタデシロキシシエチル）スルホコハク酸エステル・ナトリウム、モノ（オクタデシロキシシエチル）スルホコハク酸エステル・ジナトリウム、モノ（オクタデシロキシシエチル）スルホコハク酸エステル・カリウム、モノ（オクタデシロキシシエチル）スルホコハク酸エステル・ジカリウム、モノ（オクタデシロキシシエチル）スルホコハク酸エステル・アンモニウム、モノ（オクタデシロキシシエチル）スルホコハク酸エステル・ジアンモニウム、モノ（オクタデシロキシシエチル）スルホコハク酸エステル・カルシウム、モノ（ノナデシロキシエチル）スルホコハク酸エステル・ジナトリウム、モノ（イサコノロキシエチル）スルホコハク酸エステル・ジナトリウム、
ジ（メチル）スルホコハク酸エステル・ナトリウム、ジ（エチル）スルホコハク酸エステル・ナトリウム、ジ（プロピル）スルホコハク酸エステル・ナトリウム、ジ（ブチル）スルホコハク酸エステル、ジ（ブチル）スルホコハク酸エステル・ナトリウム、ジ（ブチル）スルホコハク酸エステル・カリウム、ジ（ブチル）スルホコハク酸エステル・アンモニウム、ジ（ブチル）スルホコハク酸エステル・マグネシウム、ジ（ブチル）スルホコハク酸エステル・カルシウム、ジ（ペンチル）スルホコハク酸エステル・ナトリウム、ジ（ヘキシル）スルホコハク酸エステル・ナトリウム、ジ（ヘプチル）スルホコハク酸エステル・ナトリウム、ジ（オクチル）スルホコハク酸エステル、ジ（オクチル）スルホコハク酸エステル・ナトリウム、ジ（オクチル）スルホコハク酸エステル・カリウム、ジ（オクチル）スルホコハク酸エステル・アンモニウム、ジ（オクチル）スルホコハク酸エステル・マグネシウム、ジ（オクチル）スルホコハク酸エステル・カルシウム、（ノニル）スルホコハク酸エステル、ジ（ノニル）スルホコハク酸エステル・ナトリウム、ジ（ノニル）スルホコハク酸エステル・カリウム、ジ（ノニル）スルホコハク酸エステル・アンモニウム、ジ（ノニル）スルホコハク酸エステル・マグネシウム、ジ（ノニル）スルホコハク酸エステル・カルシウム、ジ（デシル）スルホコハク酸エステル・ナトリウム、ジ（ウンデシル）スルホコハク酸エステル・ナトリウム、ジ（ドデシル）スルホコハク酸エステル、ジ（ドデシル）スルホコハク酸エステル・ナトリウム、ジ（ドデシル）スルホコハク酸エステル・カリウム、ジ（ドデシル）スルホコハク酸エステル・アンモニウム、ジ（ドデシル）スルホコハク酸エステル・マグネシウム、ジ（ドデシル）スルホコハク酸エステル・カルシウム、ジ（トリデシル）スルホコハク酸エステル、ジ（トリデシル）スルホコハク酸エステル・ナトリウム、ジ（トリデシル）スルホコハク酸エステル・カリウム、ジ（トリデシル）スルホコハク酸エステル・アンモニウム、ジ（トリデシル）スルホコハク酸エステル・マグネシウム、ジ（トリデシル）スルホコハク酸エステル・カルシウム、ジ（テトラデシル）スルホコハク酸エステル、ジ（テトラデシル）スルホコハク酸エステル・ナトリウム、ジ（テトラデシル）スルホコハク酸エステル・カリウム、ジ（テトラデシル）スルホコハク酸エステル・アンモニウム、ジ（テトラデシル）スルホコハク酸エステル・マグネシウム、ジ（テトラデシル）スルホコハク酸エステル・カルシウム、ジ（ペンタデシル）スルホコハク酸エステル・ナトリウム、ジ（ヘキサデシル）スルホコハク酸エステル、ジ（ヘキサデシル）スルホコハク酸エステル・ナトリウム、ジ（ヘキサデシル）スルホコハク酸エステル・カリウム、ジ（ヘキサデシル）スルホコハク酸エステル・アンモニウム、ジ（ヘキサデシル）スルホコハク酸エステル・マグネシウム、ジ（ヘキサデシル）スルホコハク酸エステル・カルシウム、ジ（ヘプタデシル）スルホコハク酸エステル・ナトリウム、ジ（オクタデシル）スルホコハク酸エステル、ジ（オクタデシル）スルホコハク酸エステル・ナトリウム、ジ（オクタデシル）スルホコハク酸エステル・カリウム、ジ（オクタデシル）スルホコハク酸エステル・アンモニウム、ジ（オクタデシル）スルホコハク酸エステル・マグネシウム、ジ（オクタデシル）スルホコハク酸エステル・カルシウム、ジ（ノナデシル）スルホコハク酸エステル・ナトリウム、ジ（イコサニル）スルホコハク酸エステル・ナトリウム、ジベンジルスルホコハク酸エステル・ナトリウム、
ジ（ブトキシエチル）スルホコハク酸エステル・ナトリウム、ジ（ヘキシロキシエチル）スルホコハク酸エステル・ナトリウム、ジ（オクチロシキエチル）スルホコハク酸エステル・ナトリウム、ジ（ノニロキシエチル）スルホコハク酸エステル・ナトリウム、ジ（デシロキシエチル）スルホコハク酸エステル・ナトリウム、ジ（ウンデシロキシシエチル）スルホコハク酸エステル・ナトリウム、ジ（ドデシロキシシエチル）スルホコハク酸エステル・ナトリウム、ジ（トリデシロキシシエチル）スルホコハク酸エステル・ナトリウム、ジ（テトラデシロキシシエチル）スルホコハク酸エステル・ナトリウム、ジ（ペンタデシロキシシエチル）スルホコハク酸エステル・ナトリウム、ジ（ヘキサデシロキシシエチル）スルホコハク酸エステル・ナトリウム、ジ（オクタデシロキシシエチル）スルホコハク酸エステル・ナトリウム、ジ（オクタデシロキシシエチル）スルホコハク酸エステル・カリウム、ジ（オクタデシロキシシエチル）スルホコハク酸エステル・アンモニウム、ジ（オクタデシロキシシエチル）スルホコハク酸エステル・マグネシウム、ジ（オクタデシロキシシエチル）スルホコハク酸エステル・カルシウム、（ノナデシロキシエチル）スルホコハク酸エステル・ナトリウム、（イサコノロキシエチル）スルホコハク酸エステル・ナトリウムなどが挙げられる。
【０１７６】
ＦＧが一般式（３０１）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また、上記界面活性剤の中では、スルホコハク酸エステル系界面活性剤が比較的好ましい。
【０１７７】
上記化合物（ＩＩＩ’）の中では、スルホコハク酸エステル系界面活性剤である下記一般式（３０１−Ａ）で示される化合物が好ましい一態様である。該化合物は、スルホン酸基が有機残基の比較的中心付近に存在し、かつ有機残基全体の分子量が比較的大きい。そのため、該化合物を含む組成物を基材等に塗布した際には、その化合物が外気に接する表面に均一に分散して表面張力が低下させやすい傾向にあり、レベリング性も向上することが期待できる。
【０１７８】
【化６７】
2015087810.tif 000069
上記式（３０１−Ａ）中、Ｚは、水素イオン、アンモニウムイオン、アルカリ金属イオン、または１／２原子のアルカリ土類金属イオンを表す。これらＺの中では、アルカリ金属イオンが好ましく、ナトリウムイオン、カリウムイオンがより好ましい。
【０１７９】
上記式（３０１−Ａ）中、Ｒ1およびＲ2は、それぞれ独立して、炭素数１〜１００のエステル残基を表す。これらＲ1およびＲ2の中では、炭素数４〜５０のエステル残基が好ましく、炭素数６〜３０のエステル残基がより好ましい。エステル残基としては、アルキルエステル、アルキルアリールエステル、アルキルエーテルアルキレンエステル、およびアルキルアリールエーテルアルキルエステルなどが好ましい傾向にある。
【０１８０】
エステル残基がアルキルエステルである一般式（３０１−Ａ）で示される化合物としては、例えば、スルホコハク酸メチル、スルホコハク酸メチル・ナトリウム、スルホコハク酸メチル・カリウム、スルホコハク酸エチル、スルホコハク酸エチル・ナトリウム、スルホコハク酸エチル・カリウム、スルホコハク酸プロピル、スルホコハク酸プロピル・ナトリウム、スルホコハク酸プロピル・カリウム、スルホコハク酸ブチル、スルホコハク酸ブチル・ナトリウム、スルホコハク酸ブチル・カリウム、スルホコハク酸ペンチル、スルホコハク酸ペンチル・ナトリウム、スルホコハク酸ペンチル・カリウム、スルホコハク酸ヘキシル、スルホコハク酸ヘキシル・ナトリウム、スルホコハク酸ヘキシル・カリウム、スルホコハク酸オクチル、スルホコハク酸オクチル・ナトリウム、スルホコハク酸オクチル・カリウム、スルホコハク酸ノニル、スルホコハク酸ノニル・ナトリウム、スルホコハク酸ノニル・カリウム、スルホコハク酸デシル、スルホコハク酸デシル・ナトリウム、スルホコハク酸デシル・カリウム、スルホコハク酸ウンデシル、スルホコハク酸ウンデシル・ナトリウム、スルホコハク酸ウンデシル・カリウム、スルホコハク酸ラウリル、スルホコハク酸ラウリル・ナトリウム、スルホコハク酸ラウリル・カリウム、スルホコハク酸ミスチル、スルホコハク酸ミスチル・ナトリウム、スルホコハク酸ミスチル・カリウム、スルホコハク酸セチル、スルホコハク酸セチル・ナトリウム、スルホコハク酸セチル・カリウム、スルホコハク酸ステアリル、スルホコハク酸ステアリル・ナトリウム、スルホコハク酸ステアリル・カリウム、スルホコハク酸オレイル、スルホコハク酸オレイル・ナトリウム、スルホコハク酸オレイル・カリウム、スルホコハク酸リノリル、スルホコハク酸リノリル・ナトリウム、スルホコハク酸リノリル・カリウムなどが挙げられる。
【０１８１】
エステル残基がアルキルアリールエステルである一般式（３０１−Ａ）で示される化合物としては、例えば、スルホコハク酸フェニル、スルホコハク酸フェニル・ナトリウム、スルホコハク酸フェニル・カリウム、スルホコハク酸メチルフェニル、スルホコハク酸メチルフェニル・ナトリウム、スルホコハク酸メチルフェニル・カリウム、スルホコハク酸エチルフェニル、スルホコハク酸エチルフェニル・ナトリウム、スルホコハク酸エチルフェニル・カリウム、スルホコハク酸プロピルフェニル、スルホコハク酸プロピルフェニル・ナトリウム、スルホコハク酸プロピルフェニル・カリウム、スルホコハク酸ブチルフェニル、スルホコハク酸ブチルフェニル・ナトリウム、スルホコハク酸ブチルフェニル・カリウム、スルホコハク酸ヘキシルフェニル、スルホコハク酸ヘキシルフェニル・ナトリウム、スルホコハク酸ヘキシルフェニル・カリウム、スルホコハク酸オクチルフェニル、スルホコハク酸オクチルフェニル・ナトリウム、スルホコハク酸オクチルフェニル・カリウム、スルホコハク酸ノニルフェニル、スルホコハク酸ノニルフェニル・ナトリウム、スルホコハク酸ノニルフェニル・カリウム、スルホコハク酸デシルフェニル、スルホコハク酸デシルフェニル・ナトリウム、スルホコハク酸デシルフェニル・カリウム、スルホコハク酸ラウリルフェニル、スルホコハク酸ラウリルフェニル・ナトリウム、スルホコハク酸ラウリルフェニル・カリウム、スルホコハク酸ミスチルフェニル、スルホコハク酸ミスチルフェニル・ナトリウム、スルホコハク酸ミスチルフェニル・カリウム、スルホコハク酸セチルフェニル、スルホコハク酸セチルフェニル・ナトリウム、スルホコハク酸セチルフェニル・カリウム、スルホコハク酸ステアリルフェニル、スルホコハク酸ステアリルフェニル・ナトリウム、スルホコハク酸ステアリルフェニル・カリウムなどが挙げられる。
【０１８２】
エステル残基がアルキルエーテルアルキレンエステルである一般式（３０１−Ａ）で示される化合物としては、例えば、スルホコハク酸ブトキシエチル、スルホコハク酸ブトキシエチル・ナトリウム、スルホコハク酸ブトキシエチル・カリウム、スルホコハク酸ヘキシロキシエチル、スルホコハク酸ヘキシロキシエチル・ナトリウム、スルホコハク酸ヘキシロキシエチル・カリウム、スルホコハク酸オクチロキシエチル、スルホコハク酸オクチロキシエチル・ナトリウム、スルホコハク酸オクチロキシエチル・カリウム、スルホコハク酸ノニルオキシエチル、スルホコハク酸ノニルオキシエチル・ナトリウム、スルホコハク酸ノニルオキシエチル・カリウム、スルホコハク酸デシルオキシエチル、スルホコハク酸デシルオキシエチル・ナトリウム、スルホコハク酸デシルオキシエチル・カリウム、スルホコハク酸ラウリルオキシエチル、スルホコハク酸ラウリルオキシエチル・ナトリウム、スルホコハク酸ラウリルオキシエチル・カリウム、スルホコハク酸ミスチルオキシエチル、スルホコハク酸ミスチルオキシエチル・ナトリウム、スルホコハク酸ミスチルオキシエチル・カリウム、スルホコハク酸セチルオキシエチル、スルホコハク酸セチルオキシエチル・ナトリウム、スルホコハク酸セチルオキシエチル・カリウム、スルホコハク酸ステアリルオキシエチル、スルホコハク酸ステアリルオキシエチル・ナトリウム、スルホコハク酸ステアリルオキシエチル・カリウム、
スルホコハク酸ブトキシプロピル、スルホコハク酸ブトキシプロピル・ナトリウム、スルホコハク酸ブトキシプロピル・カリウム、スルホコハク酸ヘキシロキシプロピル、スルホコハク酸ヘキシロキシプロピル・ナトリウム、スルホコハク酸ヘキシロキシプロピル・カリウム、スルホコハク酸オクチロキシプロピル、スルホコハク酸オクチロキシプロピル・ナトリウム、スルホコハク酸オクチロキシプロピル・カリウム、スルホコハク酸ノニルオキシプロピル、スルホコハク酸ノニルオキシプロピル・ナトリウム、スルホコハク酸ノニルオキシプロピル・カリウム、スルホコハク酸デシルオキシプロピル、スルホコハク酸デシルオキシプロピル・ナトリウム、スルホコハク酸デシルオキシプロピル・カリウム、スルホコハク酸ラウリルオキシプロピル、スルホコハク酸ラウリルオキシプロピル・ナトリウム、スルホコハク酸ラウリルオキシプロピル・カリウム、スルホコハク酸ミスチルオキシプロピル、スルホコハク酸ミスチルオキシプロピル・ナトリウム、スルホコハク酸ミスチルオキシプロピル・カリウム、スルホコハク酸セチルオキシプロピル、スルホコハク酸セチルオキシプロピル・ナトリウム、スルホコハク酸セチルオキシプロピル・カリウム、スルホコハク酸ステアリルオキシプロピル、スルホコハク酸ステアリルオキシプロピル・ナトリウム、スルホコハク酸ステアリルオキシプロピル・カリウムなどが挙げられる。
【０１８３】
エステル残基がアルキルアリールエーテルアルキルエステルである一般式（３０１−Ａ）で示される化合物としては、例えば、スルホコハク酸ブチルフェニルオキシエチル、スルホコハク酸ブチルフェニルオキシエチル・ナトリウム、スルホコハク酸ブチルフェニルオキシエチル・カリウム、スルホコハク酸オクチルフェニルオキシエチル、スルホコハク酸オクチルフェニルオキシエチル・ナトリウム、スルホコハク酸オクチルフェニルオキシエチル・カリウム、スルホコハク酸ノニルフェニルオキシエチル、スルホコハク酸ノニルフェニルオキシエチル・ナトリウム、スルホコハク酸ノニルフェニルオキシエチル・カリウム、スルホコハク酸ラウリルフェニルオキシエチル、スルホコハク酸ラウリルフェニルオキシエチル・ナトリウム、スルホコハク酸ラウリルフェニルオキシエチル・カリウム、スルホコハク酸ミスチルフェニルオキシエチル、スルホコハク酸ミスチルフェニルオキシエチル・ナトリウム、スルホコハク酸ミスチルフェニルオキシエチル・カリウム、スルホコハク酸セチルフェニルオキシエチル、スルホコハク酸セチルフェニルオキシエチル・ナトリウム、スルホコハク酸セチルフェニルオキシエチル・カリウム、スルホコハク酸ステアリルフェニルオキシエチル、スルホコハク酸ステアリルフェニルオキシエチル・ナトリウム、スルホコハク酸ステアリルフェニルオキシエチル・カリウム、
スルホコハク酸ブチルフェニルオキシプロピル、スルホコハク酸ブチルフェニルオキシプロピル・ナトリウム、スルホコハク酸ブチルフェニルオキシプロピル・カリウム、スルホコハク酸オクチルフェニルオキシプロピル、スルホコハク酸オクチルフェニルオキシプロピル・ナトリウム、スルホコハク酸オクチルフェニルオキシプロピル・カリウム、スルホコハク酸ノニルフェニルオキシプロピル、スルホコハク酸ノニルフェニルオキシプロピル・ナトリウム、スルホコハク酸ノニルフェニルオキシプロピル・カリウム、スルホコハク酸ラウリルフェニルオキシプロピル、スルホコハク酸ラウリルフェニルオキシプロピル・ナトリウム、スルホコハク酸ラウリルフェニルオキシプロピル・カリウム、スルホコハク酸ミスチルフェニルオキシプロピル、スルホコハク酸ミスチルフェニルオキシプロピル・ナトリウム、スルホコハク酸ミスチルフェニルオキシプロピル・カリウム、スルホコハク酸セチルフェニルオキシプロピル、スルホコハク酸セチルフェニルオキシプロピル・ナトリウム、スルホコハク酸セチルフェニルオキシプロピル・カリウム、スルホコハク酸ステアリルフェニルオキシプロピル、スルホコハク酸ステアリルフェニルオキシプロピル・ナトリウム、スルホコハク酸ステアリルフェニルオキシプロピル・カリウムなどが挙げられる。
【０１８４】
ＦＧが上記一般式（３０２）で表される界面活性剤としては、例えば、アルコール硫酸エステル塩系界面活性剤、アリール硫酸エステル塩系界面活性剤、アルケニル硫酸塩系界面活性剤（ただし、その界面活性剤に含まれるアルケニル基は重合性ではない。）などが挙げられる。
【０１８５】
アルコール硫酸エステル塩系界面活性剤としては、例えば、ブチル硫酸エステル・ナトリウム、ペンチル硫酸エステル・ナトリウム、ヘキシル硫酸エステル・ナトリウム、ヘプチル硫酸エステル・ナトリウム、オクチル硫酸エステル・ナトリウム、ノニル硫酸エステル・ナトリウム、デシル硫酸エステル・ナトリウム、ウンデシル硫酸エステル・ナトリウム、ドデシル硫酸エステル・トリエタノールアミン塩、ドデシル硫酸エステル・アンモニウム、ドデシル硫酸エステル・ナトリウム、ドデシル硫酸エステル・カリウム、ドデシル硫酸エステル・アンモニウム、ドデシル硫酸エステル・マグネシウム、ドデシル硫酸エステル・カルシウム、トリデシル硫酸エステル・ナトリウム、テトラデシル硫酸エステル・ナトリウム、ペンタデシル硫酸エステル・ナトリウム、ヘキサデシル硫酸エステル・ナトリウム、ヘプタデシル硫酸エステル・ナトリウム、オクタデシル硫酸エステル・ナトリウム、ノナデシル硫酸エステル・ナトリウム、イコサニル硫酸エステル・ナトリウム、
３−ラウリン酸−２−ヒドロキシ−プロピル硫酸エステル・ナトリウム、３−ラウリン酸−２−ヒドロキシ−プロピル硫酸エステル・カリウム、３−ラウリン酸−２−ヒドロキシ−プロピル硫酸エステル・アンモニウム、３−ラウリン酸−２−ヒドロキシ−プロピル硫酸エステル・マグネシウム、３−ラウリン酸−２−ヒドロキシ−プロピル硫酸エステル・カルシウム、
３−ミリスチン酸−２−ヒドロキシ−プロピル硫酸エステル・ナトリウム、３−ミリスチン酸−２−ヒドロキシ−プロピル硫酸エステル・カリウム、３−ミリスチン酸−２−ヒドロキシ−プロピル硫酸エステル・アンモニウム、３−ミリスチン酸−２−ヒドロキシ−プロピル硫酸エステル・マグネシウム、３−ミリスチン酸−２−ヒドロキシ−プロピル硫酸エステル・カルシウム、
３−バルミチン酸−２−ヒドロキシ−プロピル硫酸エステル・ナトリウム、３−バルミチン酸−２−ヒドロキシ−プロピル硫酸エステル・カリウム、３−バルミチン酸−２−ヒドロキシ−プロピル硫酸エステル・アンモニウム、３−バルミチン酸−２−ヒドロキシ−プロピル硫酸エステル・マグネシウム、３−バルミチン酸−２−ヒドロキシ−プロピル硫酸エステル・カルシウム、
３−ステアリン酸−２−ヒドロキシ−プロピル硫酸エステル・ナトリウム、３−ステアリン酸−２−ヒドロキシ−プロピル硫酸エステル・カリウム、３−ステアリン酸−２−ヒドロキシ−プロピル硫酸エステル・アンモニウム、３−ステアリン酸−２−ヒドロキシ−プロピル硫酸エステル・マグネシウム、３−ステアリン酸−２−ヒドロキシ−プロピル硫酸エステル・カルシウム、
３−オレイン酸−２−ヒドロキシ−プロピル硫酸エステル・ナトリウム、３−オレイン酸−２−ヒドロキシ−プロピル硫酸エステル・カリウム、３−オレイン酸−２−ヒドロキシ−プロピル硫酸エステル・アンモニウム、３−オレイン酸−２−ヒドロキシ−プロピル硫酸エステル・マグネシウム、３−オレイン酸−２−ヒドロキシ−プロピル硫酸エステル・カルシウム、
３−ベヘニン酸−２−ヒドロキシ−プロピル硫酸エステル・ナトリウム、３−ベヘニン酸−２−ヒドロキシ−プロピル硫酸エステル・カリウム、３−ベヘニン酸−２−ヒドロキシ−プロピル硫酸エステル・アンモニウム、３−ベヘニン酸−２−ヒドロキシ−プロピル硫酸エステル・マグネシウム、３−ベヘニン酸−２−ヒドロキシ−プロピル硫酸エステル・カルシウム、
エチレングリコールモノ（オクチルフェニル）エーテル硫酸エステル・ナトリウム、エチレングリコールモノ（オクチルフェニル）エーテル硫酸エステル・カリウム、エチレングリコールモノ（オクチルフェニル）エーテル硫酸エステル・アンモニウム、エチレングリコールモノ（オクチルフェニル）エーテル硫酸エステル・マグネシウム、エチレングリコールモノ（オクチルフェニル）エーテル硫酸エステル・カルシウム、
ジエチレングリコールモノ（オクチルフェニル）エーテル硫酸エステル・ナトリウム、ジエチレングリコールモノ（オクチルフェニル）エーテル硫酸エステル・カリウム、ジエチレングリコールモノ（オクチルフェニル）エーテル硫酸エステル・アンモニウム、ジエチレングリコールモノ（オクチルフェニル）エーテル硫酸エステル・マグネシウム、ジエチレングリコールモノ（オクチルフェニル）エーテル硫酸エステル・カルシウム、
トリエチレングリコールモノ（オクチルフェニル）エーテル硫酸エステル・ナトリウム、トリエチレングリコールモノ（オクチルフェニル）エーテル硫酸エステル・カリウム、トリエチレングリコールモノ（オクチルフェニル）エーテル硫酸エステル・アンモニウム、トリエチレングリコールモノ（オクチルフェニル）エーテル硫酸エステル・マグネシウム、トリエチレングリコールモノ（オクチルフェニル）エーテル硫酸エステル・カルシウム、
テトラエチレングリコールモノ（オクチルフェニル）エーテル硫酸エステル・ナトリウム、テトラエチレングリコールモノ（オクチルフェニル）エーテル硫酸エステル・カリウム、テトラエチレングリコールモノ（オクチルフェニル）エーテル硫酸エステル・アンモニウム、テトラエチレングリコールモノ（オクチルフェニル）エーテル硫酸エステル・マグネシウム、テトラエチレングリコールモノ（オクチルフェニル）エーテル硫酸エステル・カルシウム、
ポリエチレングリコールモノ（オクチルフェニル）エーテル硫酸エステル・ナトリウム、ポリエチレングリコールモノ（オクチルフェニル）エーテル硫酸エステル・カリウム、ポリエチレングリコールモノ（オクチルフェニル）エーテル硫酸エステル・アンモニウム、ポリエチレングリコールモノ（オクチルフェニル）エーテル硫酸エステル・マグネシウム、ポリエチレングリコールモノ（オクチルフェニル）エーテル硫酸エステル・カルシウム、
エチレングリコールモノ（ノニルフェニル）エーテル硫酸エステル・ナトリウム、エチレングリコールモノ（ノニルフェニル）エーテル硫酸エステル・カリウム、エチレングリコールモノ（ノニルフェニル）エーテル硫酸エステル・アンモニウム、エチレングリコールモノ（ノニルフェニル）エーテル硫酸エステル・マグネシウム、エチレングリコールモノ（ノニルフェニル）エーテル硫酸エステル・カルシウム、
ジエチレングリコールモノ（ノニルフェニル）エーテル硫酸エステル・ナトリウム、ジエチレングリコールモノ（ノニルフェニル）エーテル硫酸エステル・カリウム、ジエチレングリコールモノ（ノニルフェニル）エーテル硫酸エステル・アンモニウム、ジエチレングリコールモノ（ノニルフェニル）エーテル硫酸エステル・マグネシウム、ジエチレングリコールモノ（ノニルフェニル）エーテル硫酸エステル・カルシウム、
トリエチレングリコールモノ（ノニルフェニル）エーテル硫酸エステル・ナトリウム、トリエチレングリコールモノ（ノニルフェニル）エーテル硫酸エステル・カリウム、トリエチレングリコールモノ（ノニルフェニル）エーテル硫酸エステル・アンモニウム、トリエチレングリコールモノ（ノニルフェニル）エーテル硫酸エステル・マグネシウム、トリエチレングリコールモノ（ノニルフェニル）エーテル硫酸エステル・カルシウム、
テトラエチレングリコールモノ（ノニルフェニル）エーテル硫酸エステル・ナトリウム、テトラエチレングリコールモノ（ノニルフェニル）エーテル硫酸エステル・カリウム、テトラエチレングリコールモノ（ノニルフェニル）エーテル硫酸エステル・アンモニウム、テトラエチレングリコールモノ（ノニルフェニル）エーテル硫酸エステル・マグネシウム、テトラエチレングリコールモノ（ノニルフェニル）エーテル硫酸エステル・カルシウム、
ポリエチレングリコールモノ（ノニルフェニル）エーテル硫酸エステル・ナトリウム、ポリエチレングリコールモノ（ノニルフェニル）エーテル硫酸エステル・カリウム、ポリエチレングリコールモノ（ノニルフェニル）エーテル硫酸エステル・アンモニウム、ポリエチレングリコールモノ（ノニルフェニル）エーテル硫酸エステル・マグネシウム、ポリエチレングリコールモノ（ノニルフェニル）エーテル硫酸エステル・カルシウム、
ブチルオキシエチル硫酸エステル・ナトリウム、イソブチルオキシエチル硫酸エステル・ナトリウム、ｔ−ブチルオキシエチル硫酸エステル・ナトリウム、ペンチルオキシエチル硫酸エステル・ナトリウム、ヘキシルオキシエチル硫酸エステル・ナトリウム、ヘプチルオキシエチル硫酸エステル・ナトリウム、オクチルオキシエチル硫酸エステル・ナトリウム、ノニルオキシエチル硫酸エステル・ナトリウム、デシルオキシエチル硫酸エステル・ナトリウム、ウンデシルオキシエチル硫酸エステル・ナトリウム、ドデシルオキシエチル硫酸エステル・（ラウリルオキシエチル硫酸エステル・）トリエタノールアミン、ドデシルオキシエチル硫酸エステル・（ラウリルオキシエチル硫酸エステル・）ナトリウム、ドデシルオキシエチル硫酸エステル・（ラウリルオキシエチル硫酸エステル・）カリウム、ドデシルオキシエチル硫酸エステル・（ラウリルオキシエチル硫酸エステル・）アンモニウム、ドデシルオキシエチル硫酸エステル・（ラウリルオキシエチル硫酸エステル・）マグネシウム、ドデシルオキシエチル硫酸エステル・（ラウリルオキシエチル硫酸エステル・）カルシウム、トリデシルオキシエチル硫酸エステル・ナトリウム、テトラデシルオキシエチル硫酸エステル・ナトリウム、ペンタデシルオキシエチル硫酸エステル・ナトリウム、ヘキサデシルオキシエチル硫酸エステル・ナトリウム、ヘプタデシルオキシエチル硫酸エステル・ナトリウム、オクタデシルオキシエチル硫酸エステル・ナトリウム、ノナデシルオキシエチル硫酸エステル・ナトリウム、イコサニルオキシエチル硫酸エステル・ナトリウム、
ブチルオキシプロピル−２−硫酸エステル・ナトリウム、イソブチルオキシプロピル−２−硫酸エステル・ナトリウム、ｔ−ブチルオキシプロピル−２−硫酸エステル・ナトリウム、ペンチルオキシプロピル−２−硫酸エステル・ナトリウム、ヘキシルオキシプロピル−２−硫酸エステル・ナトリウム、ヘプチルオキシプロピル−２−硫酸エステル・ナトリウム、オクチルオキシプロピル−２−硫酸エステル・ナトリウム、ノニルオキシプロピル−２−硫酸エステル・ナトリウム、デシルオキシプロピル−２−硫酸エステル・ナトリウム、ウンデシルオキシプロピル−２−硫酸エステル・ナトリウム、ドデシルオキシプロピル−２−硫酸エステル・（ラウリルオキシプロピル−２−硫酸エステル・）、ドデシルオキシプロピル−２−硫酸エステル・（ラウリルオキシプロピル−２−硫酸エステル・）ナトリウム、ドデシルオキシプロピル−２−硫酸エステル・（ラウリルオキシプロピル−２−硫酸エステル・）カリウム、ドデシルオキシプロピル−２−硫酸エステル・（ラウリルオキシプロピル−２−硫酸エステル・）アンモニウム、ドデシルオキシプロピル−２−硫酸エステル・（ラウリルオキシプロピル−２−硫酸エステル・）マグネシウム、ドデシルオキシプロピル−２−硫酸エステル・（ラウリルオキシプロピル−２−硫酸エステル・）カルシウム、トリデシルオキシプロピル−２−硫酸エステル・ナトリウム、テトラデシルオキシプロピル−２−硫酸エステル・ナトリウム、ペンタデシルオキシプロピル−２−硫酸エステル・ナトリウム、ヘキサデシルオキシプロピル−２−硫酸エステル・ナトリウム、ヘプタデシルオキシプロピル−２−硫酸エステル・ナトリウム、オクタデシルオキシプロピル−２−硫酸エステル・ナトリウム、ノナデシルオキシプロピル−２−硫酸エステル・ナトリウム、イコサニルオキシプロピル−２−硫酸エステル・ナトリウム、
ブチルオキシ−３−オキサペンチル硫酸エステル・ナトリウム、イソブチルオキシ−３−オキサペンチル硫酸エステル・ナトリウム、ｔ−ブチルオキシ−３−オキサペンチル硫酸エステル・ナトリウム、ペンチルオキシ−３−オキサペンチル硫酸エステル・ナトリウム、ヘキシルオキシ−３−オキサペンチル硫酸エステル・ナトリウム、ヘプチルオキシ−３−オキサペンチル硫酸エステル・ナトリウム、オクチルオキシ−３−オキサペンチル硫酸エステル・ナトリウム、ノニルオキシ−３−オキサペンチル硫酸エステル・ナトリウム、デシルオキシ−３−オキサペンチル硫酸エステル・ナトリウム、ウンデシルオキシ−３−オキサペンチル硫酸エステル・ナトリウム、ドデシルオキシ−３−オキサペンチル硫酸エステル・（ラウリルオキシ−３−オキサペンチル硫酸エステル・）トリエタノールアミン、ドデシルオキシ−３−オキサペンチル硫酸エステル・（ラウリルオキシ−３−オキサペンチル硫酸エステル・）ナトリウム、ドデシルオキシ−３−オキサペンチル硫酸エステル・（ラウリルオキシ−３−オキサペンチル硫酸エステル・）カリウム、ドデシルオキシ−３−オキサペンチル硫酸エステル・（ラウリルオキシ−３−オキサペンチル硫酸エステル・）アンモニウム、ドデシルオキシ−３−オキサペンチル硫酸エステル・（ラウリルオキシ−３−オキサペンチル硫酸エステル・）マグネシウム、ドデシルオキシ−３−オキサペンチル硫酸エステル・（ラウリルオキシ−３−オキサペンチル硫酸エステル・）カルシウム、トリデシルオキシ−３−オキサペンチル硫酸エステル・ナトリウム、テトラデシルオキシ−３−オキサペンチル硫酸エステル・ナトリウム、ペンタデシルオキシ−３−オキサペンチル硫酸エステル・ナトリウム、ヘキサデシルオキシ−３−オキサペンチル硫酸エステル・ナトリウム、ヘプタデシルオキシ−３−オキサペンチル硫酸エステル・ナトリウム、オクタデシルオキシ−３−オキサペンチル硫酸エステル・ナトリウム、ノナデシルオキシ−３−オキサペンチル硫酸エステル・ナトリウム、イコサニルオキシ−３−オキサペンチル硫酸エステル・ナトリウム、
ブチルオキシ−３，６−ジオキサオクチル硫酸エステル・ナトリウム、イソブチルオキシ−３，６−ジオキサオクチル硫酸エステル・ナトリウム、ｔ−ブチルオキシ−３，６−ジオキサオクチル硫酸エステル・ナトリウム、ペンチルオキシ−３，６−ジオキサオクチル硫酸エステル・ナトリウム、ヘキシルオキシ−３，６−ジオキサオクチル硫酸エステル・ナトリウム、ヘプチルオキシ−３，６−ジオキサオクチル硫酸エステル・ナトリウム、オクチルオキシ−３，６−ジオキサオクチル硫酸エステル・ナトリウム、ノニルオキシ−３，６−ジオキサオクチル硫酸エステル・ナトリウム、デシルオキシ−３，６−ジオキサオクチル硫酸エステル・ナトリウム、ウンデシルオキシ−３，６−ジオキサオクチル硫酸エステル・ナトリウム、ドデシルオキシ−３，６−ジオキサオクチル硫酸エステル・（ラウリルオキシ−３，６−ジオキサオクチル硫酸エステル・）、ドデシルオキシ−３，６−ジオキサオクチル硫酸エステル・（ラウリルオキシ−３，６−ジオキサオクチル硫酸エステル・）ナトリウム、ドデシルオキシ−３，６−ジオキサオクチル硫酸エステル・（ラウリルオキシ−３，６−ジオキサオクチル硫酸エステル・）カリウム、ドデシルオキシ−３，６−ジオキサオクチル硫酸エステル・（ラウリルオキシ−３，６−ジオキサオクチル硫酸エステル・）アンモニウム、ドデシルオキシ−３，６−ジオキサオクチル硫酸エステル・（ラウリルオキシ−３，６−ジオキサオクチル硫酸エステル・）マグネシウム、トリデシルオキシ−３，６−ジオキサオクチル硫酸エステル・ナトリウム、テトラデシルオキシ−３，６−ジオキサオクチル硫酸エステル・ナトリウム、ペンタデシルオキシ−３，６−ジオキサオクチル硫酸エステル・ナトリウム、ヘキサデシルオキシ−３，６−ジオキサオクチル硫酸エステル・ナトリウム、ヘプタデシルオキシ−３，６−ジオキサオクチル硫酸エステル・ナトリウム、オクタデシルオキシ−３，６−ジオキサオクチル硫酸エステル・ナトリウム、ノナデシルオキシ−３，６−ジオキサオクチル硫酸エステル・ナトリウム、イコサニルオキシ−３，６−ジオキサオクチル硫酸エステル・ナトリウムなどが挙げられる。
【０１８６】
アリール硫酸エステル塩系界面活性剤としては、例えば、フェニル硫酸エステル・ナトリウム、メチルベンゼン硫酸エステル・ナトリウム、エチルベンゼン硫酸エステル・ナトリウム、プロピルベンゼン硫酸エステル・ナトリウム、ブチルベンゼン硫酸エステル・ナトリウム、ペンチルベンゼン硫酸エステル・ナトリウム、ヘキシルベンゼン硫酸エステル・ナトリウム、ヘプチルベンゼン硫酸エステル・ナトリウム、オクチルベンゼン硫酸エステル・ナトリウム、ノニルベンゼン硫酸エステル・ナトリウム、デシルベンゼン硫酸エステル・ナトリウム、ウンデシルベンゼン硫酸エステル・ナトリウム、ドデシルベンゼン硫酸エステル・ナトリウム、トリデシルベンゼン硫酸エステル・ナトリウム、テトラデシルベンゼン硫酸エステル・ナトリウム、ペンタデシルベンゼン硫酸エステル・ナトリウム、ヘキサデシルベンゼン硫酸エステル・ナトリウム、ヘプタデシルベンゼン硫酸エステル・ナトリウム、オクタデシルベンゼン硫酸エステル・ナトリウム、ノナデシルベンゼン硫酸エステル・ナトリウム、イコサニルベンゼン硫酸エステル・ナトリウム、７−エチル−２−メチル−ウンデカン−４−硫酸エステル・ナトリウム、
ジ（メチル）ベンゼン硫酸エステル・ナトリウム、ジ（エチル）ベンゼン硫酸エステル・ナトリウム、ジ（プロピル）ベンゼン硫酸エステル・ナトリウム、ジ（ブチル）ベンゼン硫酸エステル・ナトリウム、ジ（ペンチル）ベンゼン硫酸エステル・ナトリウム、ジ（ヘキシル）ベンゼン硫酸エステル・ナトリウム、ジ（ヘプチル）ベンゼン硫酸エステル・ナトリウム、ジ（オクチル）ベンゼン硫酸エステル・ナトリウム、ジ（ノニル）ベンゼン硫酸エステル・ナトリウム、ジ（デシル）ベンゼン硫酸エステル・ナトリウム、ジ（ウンデシル）ベンゼン硫酸エステル・ナトリウム、ジ（ドデシル）ベンゼン硫酸エステル・ナトリウム、ジ（トリデシル）ベンゼン硫酸エステル・ナトリウム、ジ（テトラデシル）ベンゼン硫酸エステル・ナトリウム、ジ（ペンタデシル）ベンゼン硫酸エステル・ナトリウム、ジ（ヘキサデシル）ベンゼン硫酸エステル・ナトリウム、ジ（ヘプタデシル）ベンゼン硫酸エステル・ナトリウム、ジ（オクタデシル）ベンゼン硫酸エステル・ナトリウム、ジ（ノナデシル）ベンゼン硫酸エステル・ナトリウム、ジ（イコサニル）ベンゼン硫酸エステル・ナトリウム、
トリ（メチル）ベンゼン硫酸エステル・ナトリウム、トリ（エチル）ベンゼン硫酸エステル・ナトリウム、トリ（プロピル）ベンゼン硫酸エステル・ナトリウム、トリ（ブチル）ベンゼン硫酸エステル・ナトリウム、トリ（ペンチル）ベンゼン硫酸エステル・ナトリウム、トリ（ヘキシル）ベンゼン硫酸エステル・ナトリウム、トリ（ヘプチル）ベンゼン硫酸エステル・ナトリウム、トリ（オクチル）ベンゼン硫酸エステル・ナトリウム、トリ（ノニル）ベンゼン硫酸エステル・ナトリウム、トリ（デシル）ベンゼン硫酸エステル・ナトリウム、トリ（ウンデシル）ベンゼン硫酸エステル・ナトリウム、トリ（ドデシル）ベンゼン硫酸エステル・ナトリウム、トリ（トリデシル）ベンゼン硫酸エステル・ナトリウム、トリ（テトラデシル）ベンゼン硫酸エステル・ナトリウム、トリ（ペンタデシル）ベンゼン硫酸エステル・ナトリウム、トリ（ヘキサデシル）ベンゼン硫酸エステル・ナトリウム、トリ（ヘプタデシル）ベンゼン硫酸エステル・ナトリウム、トリ（オクタデシル）ベンゼン硫酸エステル・ナトリウム、トリ（ノナデシル）ベンゼン硫酸エステル・ナトリウム、トリ（イコサニル）ベンゼン硫酸エステル・ナトリウム、
ナフタレン硫酸エステル・ナトリウム、メチルナフタレン硫酸エステル・ナトリウム、エチルナフタレン硫酸エステル・ナトリウム、プロピルナフタレン硫酸エステル・ナトリウム、ブチルナフタレン硫酸エステル・ナトリウム、ペンチルナフタレン硫酸エステル・ナトリウム、ヘキシルナフタレン硫酸エステル・ナトリウム、ヘプチルナフタレン硫酸エステル・ナトリウム、オクチルナフタレン硫酸エステル・ナトリウム、ノニルナフタレン硫酸エステル・ナトリウム、デシルナフタレン硫酸エステル・ナトリウム、ウンデシルナフタレン硫酸エステル・ナトリウム、ドデシルナフタレン硫酸エステル・ナトリウム、トリデシルナフタレン硫酸エステル・ナトリウム、テトラデシルナフタレン硫酸エステル・ナトリウム、ペンタデシルナフタレン硫酸エステル・ナトリウム、ヘキサデシルナフタレン硫酸エステル・ナトリウム、ヘプタデシルナフタレン硫酸エステル・ナトリウム、オクタデシルナフタレン硫酸エステル・ナトリウム、ノナデシルナフタレン硫酸エステル・ナトリウム、イコサニルナフタレン硫酸エステル・ナトリウム、
ジ（メチル）ナフタレン硫酸エステル・ナトリウム、ジ（エチル）ナフタレン硫酸エステル・ナトリウム、ジ（プロピル）ナフタレン硫酸エステル・ナトリウム、ジ（ブチル）ナフタレン硫酸エステル・ナトリウム、ジ（ペンチル）ナフタレン硫酸エステル・ナトリウム、ジ（ヘキシル）ナフタレン硫酸エステル・ナトリウム、ジ（ヘプチル）ナフタレン硫酸エステル・ナトリウム、ジ（オクチル）ナフタレン硫酸エステル・ナトリウム、ジ（ノニル）ナフタレン硫酸エステル・ナトリウム、ジ（デシル）ナフタレン硫酸エステル・ナトリウム、ジ（ウンデシル）ナフタレン硫酸エステル・ナトリウム、ジ（ドデシル）ナフタレン硫酸エステル・ナトリウム、ジ（トリデシル）ナフタレン硫酸エステル・ナトリウム、ジ（テトラデシル）ナフタレン硫酸エステル・ナトリウム、ジ（ペンタデシル）ナフタレン硫酸エステル・ナトリウム、ジ（ヘキサデシル）ナフタレン硫酸エステル・ナトリウム、ジ（ヘプタデシル）ナフタレン硫酸エステル・ナトリウム、ジ（オクタデシル）ナフタレン硫酸エステル・ナトリウム、ジ（ノナデシル）ナフタレン硫酸エステル・ナトリウム、ジ（イコサニル）ナフタレン硫酸エステル・ナトリウム、
トリ（メチル）ナフタレン硫酸エステル・ナトリウム、トリ（エチル）ナフタレン硫酸エステル・ナトリウム、トリ（プロピル）ナフタレン硫酸エステル・ナトリウム、トリ（ブチル）ナフタレン硫酸エステル・ナトリウム、トリ（ペンチル）ナフタレン硫酸エステル・ナトリウム、トリ（ヘキシル）ナフタレン硫酸エステル・ナトリウム、トリ（ヘプチル）ナフタレン硫酸エステル・ナトリウム、トリ（オクチル）ナフタレン硫酸エステル・ナトリウム、トリ（ノニル）ナフタレン硫酸エステル・ナトリウム、トリ（デシル）ナフタレン硫酸エステル・ナトリウム、トリ（ウンデシル）ナフタレン硫酸エステル・ナトリウム、トリ（ドデシル）ナフタレン硫酸エステル・ナトリウム、トリ（トリデシル）ナフタレン硫酸エステル・ナトリウム、トリ（テトラデシル）ナフタレン硫酸エステル・ナトリウム、トリ（ペンタデシル）ナフタレン硫酸エステル・ナトリウム、トリ（ヘキサデシル）ナフタレン硫酸エステル・ナトリウム、トリ（ヘプタデシル）ナフタレン硫酸エステル・ナトリウム、トリ（オクタデシル）ナフタレン硫酸エステル・ナトリウム、トリ（ノナデシル）ナフタレン硫酸エステル・ナトリウム、トリ（イコサニル）ナフタレン硫酸エステル・ナトリウムなどが挙げられる。
【０１８７】
アルケニル硫酸塩系界面活性剤としては、例えば、ブチニル硫酸エステル、ヘキシニル硫酸エステル、オクチニル硫酸エステル、デシニル硫酸エステル、ドデシニル硫酸エステル、テトラデシニル硫酸エステル、ヘキサデシニル硫酸エステル、オクタデシニル硫酸エステル、イコサニニル硫酸エステル、
ブチニルオキシ硫酸エステル、ヘキシニルオキシ硫酸エステル、オクチニルオキシ硫酸エステル、デシニルオキシ硫酸エステル、ドデシニルオキシ硫酸エステル、テトラデシニルオキシ硫酸エステル、ヘキサデシニルオキシ硫酸エステル、オクタデシニルオキシ硫酸エステル、イコサニニルオキシ硫酸エステル、
ブチニルオキシ−３−オキサペンチル硫酸エステル、ヘキシニルオキシ−３−オキサペンチル硫酸エステル、オクチニルオキシ−３−オキサペンチル硫酸エステル、デシニルオキシ−３−オキサペンチル硫酸エステル、ドデシニルオキシ−３−オキサペンチル硫酸エステル、テトラデシニルオキシ−３−オキサペンチル硫酸エステル、ヘキサデシニルオキシ−３−オキサペンチル硫酸エステル、オクタデシニルオキシ−３−オキサペンチル硫酸エステル、イコサニニルオキシ−３−オキサペンチル硫酸エステル、
ブチニルオキシ−３，６−ジオキサオクチル硫酸エステル、ヘキシニルオキシ−３，６−ジオキサオクチル硫酸エステル、オクチニルオキシ−３，６−ジオキサオクチル硫酸エステル、デシニルオキシ−３，６−ジオキサオクチル硫酸エステル、ドデシニルオキシ−３，６−ジオキサオクチル硫酸エステル、テトラデシニルオキシ−３，６−ジオキサオクチル硫酸エステル、ヘキサデシニルオキシ−３，６−ジオキサオクチル硫酸エステル、オクタデシニルオキシ−３，６−ジオキサオクチル硫酸エステル、イコサニニルオキシ−３，６−ジオキサオクチル硫酸エステル、
ブチニルオキシ−３，６，９−トリオキサウンデシル硫酸エステル、ヘキシニルオキシ−３，６，９−トリオキサウンデシル硫酸エステル、オクチニルオキシ−３，６，９−トリオキサウンデシル硫酸エステル、デシニルオキシ−３，６，９−トリオキサウンデシル硫酸エステル、ドデシニルオキシ−３，６，９−トリオキサウンデシル硫酸エステル、テトラデシニルオキシ−３，６，９−トリオキサウンデシル硫酸エステル、ヘキサデシニルオキシ−３，６，９−トリオキサウンデシル硫酸エステル、オクタデシニルオキシ−３，６，９−トリオキサウンデシル硫酸エステル、イコサニニルオキシ−３，６，９−トリオキサウンデシル硫酸エステル、ならびにこれらのナトリウム塩、カリウム塩、アンモニウム塩、トリエタノールアミン塩、マグネシウム塩、およびカルシウム塩などが挙げられる。
【０１８８】
ＦＧが一般式（３０２）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また上記界面活性剤の中では、アルコール硫酸エステル塩系界面活性剤が比較的好ましい。
【０１８９】
ＦＧが上記一般式（３０３）で表される界面活性剤としては、例えば、アルキル燐酸系界面活性剤、アルコキシアルキル燐酸系界面活性剤、アリール燐酸系界面活性剤、アリールオキシアルキル燐酸系界面活性剤などが挙げられる。
【０１９０】
アルキル燐酸系界面活性剤としては、例えば、ブチル燐酸モノエステル、ペンチル燐酸モノエステル、ヘキシル燐酸モノエステル、ヘプチル燐酸モノエステル、オクチル燐酸モノエステル、ノニル燐酸モノエステル、デシル燐酸モノエステル、ウンデシル燐酸モノエステル、ドデシル燐酸モノエステル（ラウリル燐酸モノエステル）、トリデシル燐酸モノエステル、テトラデシル燐酸モノエステル、ペンタデシル燐酸モノエステル、ヘキサデシル燐酸モノエステル、ヘプタデシル燐酸モノエステル、オクタデシル燐酸モノエステル、ノナデシル燐酸モノエステル、イコサニル燐酸モノエステル、ならびにこれらのナトリウム塩、カリウム塩、アンモニウム塩、マグネシウム塩、およびカルシウム塩などが挙げられる。
【０１９１】
アルコキシアルキル燐酸系界面活性剤としては、例えば、ブチルオキシエチル燐酸モノエステル、ペンチルオキシエチル燐酸モノエステル、ヘキシルオキシエチル燐酸モノエステル、ヘプチルオキシエチル燐酸モノエステル、オクチルオキシエチル燐酸モノエステル、ノニルオキシエチル燐酸モノエステル、デシルオキシエチル燐酸モノエステル、ウンデシルオキシエチル燐酸モノエステル、ドデシルオキシエチル燐酸モノエステル（ラウリルオキシエチル燐酸モノエステル）、トリデシルオキシエチル燐酸モノエステル、テトラデシルオキシエチル燐酸モノエステル、ペンタデシルオキシエチル燐酸モノエステル、ヘキサデシルオキシエチル燐酸モノエステル、ヘプタデシルオキシエチル燐酸モノエステル、オクタデシルオキシエチル燐酸モノエステル、ノナデシルオキシエチル燐酸モノエステル、イコサニルオキシエチル燐酸モノエステル、
ブチルオキシ−３−オキサペンチル燐酸モノエステル、ペンチルオキシ−３−オキサペンチル燐酸モノエステル、ヘキシルオキシ−３−オキサペンチル燐酸モノエステル、ヘプチルオキシ−３−オキサペンチル燐酸モノエステル、オクチルオキシ−３−オキサペンチル燐酸モノエステル、ノニルオキシ−３−オキサペンチル燐酸モノエステル、デシルオキシ−３−オキサペンチル燐酸モノエステル、ウンデシルオキシ−３−オキサペンチル燐酸モノエステル、ドデシルオキシ−３−オキサペンチル燐酸モノエステル（ラウリルオキシ−３−オキサペンチル燐酸モノエステル）、トリデシルオキシ−３−オキサペンチル燐酸モノエステル、テトラデシルオキシ−３−オキサペンチル燐酸モノエステル、ペンタデシルオキシ−３−オキサペンチル燐酸モノエステル、ヘキサデシルオキシ−３−オキサペンチル燐酸モノエステル、ヘプタデシルオキシ−３−オキサペンチル燐酸モノエステル、オクタデシルオキシ−３−オキサペンチル燐酸モノエステル、ノナデシルオキシ−３−オキサペンチル燐酸モノエステル、イコサニルオキシ−３−オキサペンチル燐酸モノエステル、ブチルオキシ−３，６−ジオキサオクチル燐酸モノエステル、ペンチルオキシ−３，６−ジオキサオクチル燐酸モノエステル、ヘキシルオキシ−３，６−ジオキサオクチル燐酸モノエステル、ヘプチルオキシ−３，６−ジオキサオクチル燐酸モノエステル、オクチルオキシ−３，６−ジオキサオクチル燐酸モノエステル、ノニルオキシ−３，６−ジオキサオクチル燐酸モノエステル、デシルオキシ−３，６−ジオキサオクチル燐酸モノエステル、ウンデシルオキシ−３，６−ジオキサオクチル燐酸モノエステル、ドデシルオキシ−３，６−ジオキサオクチル燐酸モノエステル（ラウリルオキシ−３，６−ジオキサオクチル燐酸モノエステル）、トリデシルオキシ−３，６−ジオキサオクチル燐酸モノエステル、テトラデシルオキシ−３，６−ジオキサオクチル燐酸モノエステル、ペンタデシルオキシ−３，６−ジオキサオクチル燐酸モノエステル、ヘキサデシルオキシ−３，６−ジオキサオクチル燐酸モノエステル、ヘプタデシルオキシ−３，６−ジオキサオクチル燐酸モノエステル、オクタデシルオキシ−３，６−ジオキサオクチル燐酸モノエステル、ノナデシルオキシ−３，６−ジオキサオクチル燐酸モノエステル、イコサニルオキシ−３，６−ジオキサオクチル燐酸モノエステル、ならびにこれらのナトリウム塩、カリウム塩、アンモニウム塩、トリエタノールアミン塩、マグネシウム塩、およびカルシウム塩などが挙げられる。
【０１９２】
アリール燐酸系界面活性剤としては、例えば、メチルフェニル燐酸モノエステル、エチルフェニル燐酸モノエステル、プロピルフェニル燐酸モノエステル、ブチルフェニル燐酸モノエステル、ペンチルフェニル燐酸モノエステル、ヘキシルフェニル燐酸モノエステル、ヘプチルフェニル燐酸モノエステル、オクチルフェニル燐酸モノエステル、ノニルフェニル燐酸モノエステル、デシルフェニル燐酸モノエステル、ウンデシルフェニル燐酸モノエステル、ドデシルフェニル燐酸モノエステル（ラウリルフェニル燐酸モノエステル）、トリデシルフェニル燐酸モノエステル、テトラデシルフェニル燐酸モノエステル、ペンタデシルフェニル燐酸モノエステル、ヘキサデシルフェニル燐酸モノエステル、ヘプタデシルフェニル燐酸モノエステル、オクタデシルフェニル燐酸モノエステル、ノナデシルフェニル燐酸モノエステル、イコサニルフェニル燐酸モノエステル、
ブチルフェニル燐酸ジエステル、ペンチルフェニル燐酸ジエステル、ヘキシルフェニル燐酸ジエステル、ヘプチルフェニル燐酸ジエステル、オクチルフェニル燐酸ジエステル、ノニルフェニル燐酸ジエステル、デシルフェニル燐酸ジエステル、ウンデシルフェニル燐酸ジエステル、ドデシルフェニル燐酸ジエステル（ラウリルフェニル燐酸ジエステル）、トリデシルフェニル燐酸ジエステル、テトラデシルフェニル燐酸ジエステル、ペンタデシルフェニル燐酸ジエステル、ヘキサデシルフェニル燐酸ジエステル、ヘプタデシルフェニル燐酸ジエステル、オクタデシルフェニル燐酸ジエステル、ノナデシルフェニル燐酸ジエステル、イコサニルフェニル燐酸ジエステル、ならびにこれらのナトリウム塩、カリウム塩、アンモニウム塩、トリエタノールアミン塩、マグネシウム塩、およびカルシウム塩などが挙げられる。
【０１９３】
アリールオキシアルキル燐酸系界面活性剤としては、例えば、メチルフェノキシエチル燐酸モノエステル、エチルフェノキシエチル燐酸モノエステル、プロピルフェノキシエチル燐酸モノエステル、ブチルフェノキシエチル燐酸モノエステル、ペンチルフェノキシエチル燐酸モノエステル、ヘキシルフェノキシエチル燐酸モノエステル、ヘプチルフェノキシエチル燐酸モノエステル、オクチルフェノキシエチル燐酸モノエステル、ノニルフェノキシエチル燐酸モノエステル、デシルフェノキシエチル燐酸モノエステル、ウンデシルフェノキシエチル燐酸モノエステル、ドデシルフェノキシエチル燐酸モノエステル（ラウリルフェノキシエチル燐酸モノエステル）、トリデシルフェノキシエチル燐酸モノエステル、テトラデシルフェノキシエチル燐酸モノエステル、ペンタデシルフェノキシエチル燐酸モノエステル、ヘキサデシルフェノキシエチル燐酸モノエステル、ヘプタデシルフェノキシエチル燐酸モノエステル、オクタデシルフェノキシエチル燐酸モノエステル、ノナデシルフェノキシエチル燐酸モノエステル、イコサニルフェノキシエチル燐酸モノエステル、ブチルフェノキシ−３−オキサペンチル燐酸モノエステル、ペンチルフェノキシ−３−オキサペンチル燐酸モノエステル、ヘキシルフェノキシ−３−オキサペンチル燐酸モノエステル、ヘプチルフェノキシ−３−オキサペンチル燐酸モノエステル、オクチルフェノキシ−３−オキサペンチル燐酸モノエステル、ノニルフェノキシ−３−オキサペンチル燐酸モノエステル、デシルフェノキシ−３−オキサペンチル燐酸モノエステル、ウンデシルフェノキシ−３−オキサペンチル燐酸モノエステル、ドデシルフェノキシ−３−オキサペンチル燐酸モノエステル（ラウリルフェノキシ−３−オキサペンチル燐酸モノエステル）、トリデシルフェノキシ−３−オキサペンチル燐酸モノエステル、テトラデシルフェノキシ−３−オキサペンチル燐酸モノエステル、ペンタデシルフェノキシ−３−オキサペンチル燐酸モノエステル、ヘキサデシルフェノキシ−３−オキサペンチル燐酸モノエステル、ヘプタデシルフェノキシ−３−オキサペンチル燐酸モノエステル、オクタデシルフェノキシ−３−オキサペンチル燐酸モノエステル、ノナデシルフェノキシ−３−オキサペンチル燐酸モノエステル、イコサニルフェノキシ−３−オキサペンチル燐酸モノエステル、
ブチルフェノキシ−３，６−ジオキサオクチル燐酸モノエステル、ペンチルフェノキシ−３，６−ジオキサオクチル燐酸モノエステル、ヘキシルフェノキシ−３，６−ジオキサオクチル燐酸モノエステル、ヘプチルフェノキシ−３，６−ジオキサオクチル燐酸モノエステル、オクチルフェノキシ−３，６−ジオキサオクチル燐酸モノエステル、ノニルフェノキシ−３，６−ジオキサオクチル燐酸モノエステル、デシルフェノキシ−３，６−ジオキサオクチル燐酸モノエステル、ウンデシルフェノキシ−３，６−ジオキサオクチル燐酸モノエステル、ドデシルフェノキシ−３，６−ジオキサオクチル燐酸モノエステル（ラウリルフェノキシ−３，６−ジオキサオクチル燐酸モノエステル）、トリデシルフェノキシ−３，６−ジオキサオクチル燐酸モノエステル、テトラデシルフェノキシ−３，６−ジオキサオクチル燐酸モノエステル、ペンタデシルフェノキシ−３，６−ジオキサオクチル燐酸モノエステル、ヘキサデシルフェノキシ−３，６−ジオキサオクチル燐酸モノエステル、ヘプタデシルフェノキシ−３，６−ジオキサオクチル燐酸モノエステル、オクタデシルフェノキシ−３，６−ジオキサオクチル燐酸モノエステル、ノナデシルフェノキシ−３，６−ジオキサオクチル燐酸モノエステル、イコサニルフェノキシ−３，６−ジオキサオクチル燐酸モノエステル、
ブチルフェノキシ−３，６，９−トリオキサウンデシル燐酸モノエステル、ペンチルフェノキシ−３，６，９−トリオキサウンデシル燐酸モノエステル、ヘキシルフェノキシ−３，６，９−トリオキサウンデシル燐酸モノエステル、ヘプチルフェノキシ−３，６，９−トリオキサウンデシル燐酸モノエステル、オクチルフェノキシ−３，６，９−トリオキサウンデシル燐酸モノエステル、ノニルフェノキシ−３，６，９−トリオキサウンデシル燐酸モノエステル、デシルフェノキシ−３，６，９−トリオキサウンデシル燐酸モノエステル、ウンデシルフェノキシ−３，６，９−トリオキサウンデシル燐酸モノエステル、ドデシルフェノキシ−３，６，９−トリオキサウンデシル燐酸モノエステル（ラウリルフェノキシ−３，６，９−トリオキサウンデシル燐酸モノエステル）、ドデシルフェノキシ−３，６，９−トリオキサウンデシル燐酸モノエステル（ラウリルフェノキシ−３，６，９−トリオキサウンデシル燐酸モノエステル）、トリデシルフェノキシ−３，６，９−トリオキサウンデシル燐酸モノエステル、テトラデシルフェノキシ−３，６，９−トリオキサウンデシル燐酸モノエステル、ペンタデシルフェノキシ−３，６，９−トリオキサウンデシル燐酸モノエステル、ヘキサデシルフェノキシ−３，６，９−トリオキサウンデシル燐酸モノエステル、ヘプタデシルフェノキシ−３，６，９−トリオキサウンデシル燐酸モノエステル、オクタデシルフェノキシ−３，６，９−トリオキサウンデシル燐酸モノエステル、ノナデシルフェノキシ−３，６，９−トリオキサウンデシル燐酸モノエステル、イコサニルフェノキシ−３，６，９−トリオキサウンデシル燐酸モノエステル、
メチルナフタレンオキシエチル燐酸モノエステル、エチルナフタレンオキシエチル燐酸モノエステル、プロピルナフタレンオキシエチル燐酸モノエステル、ブチルナフタレンオキシエチル燐酸モノエステル、ペンチルナフタレンオキシエチル燐酸モノエステル、ヘキシルナフタレンオキシエチル燐酸モノエステル、ヘプチルナフタレンオキシエチル燐酸モノエステル、オクチルナフタレンオキシエチル燐酸モノエステル、ノニルナフタレンオキシエチル燐酸モノエステル、デシルナフタレンオキシエチル燐酸モノエステル、ウンデシルナフタレンオキシエチル燐酸モノエステル、ドデシルナフタレンオキシエチル燐酸モノエステル（ラウリルナフタレンオキシエチル燐酸モノエステル）、トリデシルナフタレンオキシエチル燐酸モノエステル、テトラデシルナフタレンオキシエチル燐酸モノエステル、ペンタデシルナフタレンオキシエチル燐酸モノエステル、ヘキサデシルナフタレンオキシエチル燐酸モノエステル、ヘプタデシルナフタレンオキシエチル燐酸モノエステル、オクタデシルナフタレンオキシエチル燐酸モノエステル、ノナデシルナフタレンオキシエチル燐酸モノエステル、イコサニルナフタレンオキシエチル燐酸モノエステル、
ブチルナフタレンオキシ３−オキサペンチル燐酸モノエステル、ペンチルナフタレンオキシ３−オキサペンチル燐酸モノエステル、ヘキシルナフタレンオキシ３−オキサペンチル燐酸モノエステル、ヘプチルナフタレンオキシ３−オキサペンチル燐酸モノエステル、オクチルナフタレンオキシ３−オキサペンチル燐酸モノエステル、ノニルナフタレンオキシ３−オキサペンチル燐酸モノエステル、デシルナフタレンオキシ３−オキサペンチル燐酸モノエステル、ウンデシルナフタレンオキシ３−オキサペンチル燐酸モノエステル、ドデシルナフタレンオキシ３−オキサペンチル燐酸モノエステル（ラウリルナフタレンオキシ３−オキサペンチル燐酸モノエステル）、トリデシルナフタレンオキシ３−オキサペンチル燐酸モノエステル、テトラデシルナフタレンオキシ３−オキサペンチル燐酸モノエステル、ペンタデシルナフタレンオキシ３−オキサペンチル燐酸モノエステル、ヘキサデシルナフタレンオキシ３−オキサペンチル燐酸モノエステル、ヘプタデシルナフタレンオキシ３−オキサペンチル燐酸モノエステル、オクタデシルナフタレンオキシ３−オキサペンチル燐酸モノエステル、ノナデシルナフタレンオキシ３−オキサペンチル燐酸モノエステル、イコサニルナフタレンオキシ３−オキサペンチル燐酸モノエステル、
ブチルナフタレンオキシ３，６−ジオキサオクチル燐酸モノエステル、ペンチルナフタレンオキシ３，６−ジオキサオクチル燐酸モノエステル、ヘキシルナフタレンオキシ３，６−ジオキサオクチル燐酸モノエステル、ヘプチルナフタレンオキシ３，６−ジオキサオクチル燐酸モノエステル、オクチルナフタレンオキシ３，６−ジオキサオクチル燐酸モノエステル、ノニルナフタレンオキシ３，６−ジオキサオクチル燐酸モノエステル、デシルナフタレンオキシ３，６−ジオキサオクチル燐酸モノエステル、ウンデシルナフタレンオキシ３，６−ジオキサオクチル燐酸モノエステル、ドデシルナフタレンオキシ３，６−ジオキサオクチル燐酸モノエステル（ラウリルナフタレンオキシ３，６−ジオキサオクチル燐酸モノエステル）、トリデシルナフタレンオキシ３，６−ジオキサオクチル燐酸モノエステル、テトラデシルナフタレンオキシ３，６−ジオキサオクチル燐酸モノエステル、ペンタデシルナフタレンオキシ３，６−ジオキサオクチル燐酸モノエステル、ヘキサデシルナフタレンオキシ３，６−ジオキサオクチル燐酸モノエステル、ヘプタデシルナフタレンオキシ３，６−ジオキサオクチル燐酸モノエステル、オクタデシルナフタレンオキシ３，６−ジオキサオクチル燐酸モノエステル、ノナデシルナフタレンオキシ３，６−ジオキサオクチル燐酸モノエステル、イコサニルナフタレンオキシ３，６−ジオキサオクチル燐酸モノエステル、
ブチルナフタレンオキシ３，６，９−トリオキサウンデシル燐酸モノエステル、ペンチルナフタレンオキシ３，６，９−トリオキサウンデシル燐酸モノエステル、ヘキシルナフタレンオキシ３，６，９−トリオキサウンデシル燐酸モノエステル、ヘプチルナフタレンオキシ３，６，９−トリオキサウンデシル燐酸モノエステル、オクチルナフタレンオキシ３，６，９−トリオキサウンデシル燐酸モノエステル、ノニルナフタレンオキシ３，６，９−トリオキサウンデシル燐酸モノエステル、デシルナフタレンオキシ３，６，９−トリオキサウンデシル燐酸モノエステル、ウンデシルナフタレンオキシ３，６，９−トリオキサウンデシル燐酸モノエステル、ドデシルナフタレンオキシ３，６，９−トリオキサウンデシル燐酸モノエステル（ラウリルナフタレンオキシ３，６，９−トリオキサウンデシル燐酸モノエステル）、トリデシルナフタレンオキシ３，６，９−トリオキサウンデシル燐酸モノエステル、テトラデシルナフタレンオキシ３，６，９−トリオキサウンデシル燐酸モノエステル、ペンタデシルナフタレンオキシ３，６，９−トリオキサウンデシル燐酸モノエステル、ヘキサデシルナフタレンオキシ３，６，９−トリオキサウンデシル燐酸モノエステル、ヘプタデシルナフタレンオキシ３，６，９−トリオキサウンデシル燐酸モノエステル、オクタデシルナフタレンオキシ３，６，９−トリオキサウンデシル燐酸モノエステル、ノナデシルナフタレンオキシ３，６，９−トリオキサウンデシル燐酸モノエステル、イコサニルナフタレンオキシ３，６，９−トリオキサウンデシル燐酸モノエステル、ならびにこれらのナトリウム塩、カリウム塩、アンモニウム塩、トリエタノールアミン塩、マグネシウム塩、およびカルシウム塩などが挙げられる。
【０１９４】
ＦＧが一般式（３０３）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また、上記界面活性剤の中では、アルコキシアルキル燐酸エステル系界面活性剤およびアリールオキシアルキル燐酸エステル系界面活性剤が比較的好ましい。
【０１９５】
ＦＧが上記一般式（３０４）で表される界面活性剤としては、例えば、アルキル燐酸エステル系界面活性剤、アリール燐酸エステル系界面活性剤、アリールオキシアルキル燐酸エステル系界面活性剤などが挙げられる。
【０１９６】
アルキル燐酸エステル系界面活性剤としては、例えば、ブチル燐酸ジエステル、ペンチル燐酸ジエステル、ヘキシル燐酸ジエステル、ヘプチル燐酸ジエステル、オクチル燐酸ジエステル、ノニル燐酸ジエステル、デシル燐酸ジエステル、ウンデシル燐酸ジエステル、ドデシル燐酸ジエステル（ラウリル燐酸ジエステル）、トリデシル燐酸ジエステル、テトラデシル燐酸ジエステル、ペンタデシル燐酸ジエステル、ヘキサデシル燐酸ジエステル、ヘプタデシル燐酸ジエステル、オクタデシル燐酸ジエステル、ノナデシル燐酸ジエステル、イコサニル燐酸ジエステル、ならびにこれらのナトリウム塩、カリウム塩、アンモニウム塩、トリエタノールアミン塩、マグネシウム塩、およびカルシウム塩などが挙げられる。
【０１９７】
アリール燐酸エステル系界面活性剤としては、例えば、ブチルオキシエチル燐酸ジエステル、ペンチルオキシエチル燐酸ジエステル、ヘキシルオキシエチル燐酸ジエステル、ヘプチルオキシエチル燐酸ジエステル、オクチルオキシエチル燐酸ジエステル、ノニルオキシエチル燐酸ジエステル、デシルオキシエチル燐酸ジエステル、ウンデシルオキシエチル燐酸ジエステル、ドデシルオキシエチル燐酸ジエステル、トリデシルオキシエチル燐酸ジエステル、テトラデシルオキシエチル燐酸ジエステル、ペンタデシルオキシエチル燐酸ジエステル、ヘキサデシルオキシエチル燐酸ジエステル、ヘプタデシルオキシエチル燐酸ジエステル、オクタデシルオキシエチル燐酸ジエステル、ノナデシルオキシエチル燐酸ジエステル、イコサニルオキシエチル燐酸ジエステル、
ブチルオキシ−３−オキサペンチル燐酸ジエステル、ペンチルオキシ−３−オキサペンチル燐酸ジエステル、ヘキシルオキシ−３−オキサペンチル燐酸ジエステル、ヘプチルオキシ−３−オキサペンチル燐酸ジエステル、オクチルオキシ−３−オキサペンチル燐酸ジエステル、ノニルオキシ−３−オキサペンチル燐酸ジエステル、デシルオキシ−３−オキサペンチル燐酸ジエステル、ウンデシルオキシ−３−オキサペンチル燐酸ジエステル、ドデシルオキシ−３−オキサペンチル燐酸ジエステル、トリデシルオキシ−３−オキサペンチル燐酸ジエステル、テトラデシルオキシ−３−オキサペンチル燐酸ジエステル、ペンタデシルオキシ−３−オキサペンチル燐酸ジエステル、ヘキサデシルオキシ−３−オキサペンチル燐酸ジエステル、ヘプタデシルオキシ−３−オキサペンチル燐酸ジエステル、オクタデシルオキシ−３−オキサペンチル燐酸ジエステル、ノナデシルオキシ−３−オキサペンチル燐酸ジエステル、イコサニルオキシ−３−オキサペンチル燐酸ジエステル、
ブチルオキシ−３，６−ジオキサオクチル燐酸ジエステル、ペンチルオキシ−３，６−ジオキサオクチル燐酸ジエステル、ヘキシルオキシ−３，６−ジオキサオクチル燐酸ジエステル、ヘプチルオキシ−３，６−ジオキサオクチル燐酸ジエステル、オクチルオキシ−３，６−ジオキサオクチル燐酸ジエステル、ノニルオキシ−３，６−ジオキサオクチル燐酸ジエステル、デシルオキシ−３，６−ジオキサオクチル燐酸ジエステル、ウンデシルオキシ−３，６−ジオキサオクチル燐酸ジエステル、ドデシルオキシ−３，６−ジオキサオクチル燐酸ジエステル（ラウリルオキシ−３，６−ジオキサオクチル燐酸ジエステル）、トリデシルオキシ−３，６−ジオキサオクチル燐酸ジエステル、テトラデシルオキシ−３，６−ジオキサオクチル燐酸ジエステル、ペンタデシルオキシ−３，６−ジオキサオクチル燐酸ジエステル、ヘキサデシルオキシ−３，６−ジオキサオクチル燐酸ジエステル、ヘプタデシルオキシ−３，６−ジオキサオクチル燐酸ジエステル、オクタデシルオキシ−３，６−ジオキサオクチル燐酸ジエステル、ノナデシルオキシ−３，６−ジオキサオクチル燐酸ジエステル、イコサニルオキシ−３，６−ジオキサオクチル燐酸ジエステル、
ブチルオキシ−３，６，９−トリオキサウンデシル燐酸ジエステル、ペンチルオキシ−３，６，９−トリオキサウンデシル燐酸ジエステル、ヘキシルオキシ−３，６，９−トリオキサウンデシル燐酸ジエステル、ヘプチルオキシ−３，６，９−トリオキサウンデシル燐酸ジエステル、オクチルオキシ−３，６，９−トリオキサウンデシル燐酸ジエステル、ノニルオキシ−３，６，９−トリオキサウンデシル燐酸ジエステル、デシルオキシ−３，６，９−トリオキサウンデシル燐酸ジエステル、ウンデシルオキシ−３，６，９−トリオキサウンデシル燐酸ジエステル、ドデシルオキシ−３，６，９−トリオキサウンデシル燐酸ジエステル（ラウリルオキシ−３，６，９−トリオキサウンデシル燐酸ジエステル）、トリデシルオキシ−３，６，９−トリオキサウンデシル燐酸ジエステル、テトラデシルオキシ−３，６，９−トリオキサウンデシル燐酸ジエステル、ペンタデシルオキシ−３，６，９−トリオキサウンデシル燐酸ジエステル、ヘキサデシルオキシ−３，６，９−トリオキサウンデシル燐酸ジエステル、ヘプタデシルオキシ−３，６，９−トリオキサウンデシル燐酸ジエステル、オクタデシルオキシ−３，６，９−トリオキサウンデシル燐酸ジエステル、ノナデシルオキシ−３，６，９−トリオキサウンデシル燐酸ジエステル、イコサニルオキシ−３，６，９−トリオキサウンデシル燐酸ジエステル、ならびにこれらのナトリウム塩、カリウム塩、アンモニウム塩、トリエタノールアミン塩、マグネシウム塩、およびカルシウム塩などが挙げられる。
【０１９８】
アリールオキシアルキル燐酸エステル系界面活性剤としては、例えば、ブチルフェノキシエチル燐酸ジエステル、ペンチルフェノキシエチル燐酸ジエステル、ヘキシルフェノキシエチル燐酸ジエステル、ヘプチルフェノキシエチル燐酸ジエステル、オクチルフェノキシエチル燐酸ジエステル、ノニルフェノキシエチル燐酸ジエステル、デシルフェノキシエチル燐酸ジエステル、ウンデシルフェノキシエチル燐酸ジエステル、ドデシルフェノキシエチル燐酸ジエステル（ラウリルフェノキシエチル燐酸ジエステル）、ドデシルフェノキシエチル燐酸ジエステル（ラウリルフェノキシエチル燐酸ジエステル）、トリデシルフェノキシエチル燐酸ジエステル、テトラデシルフェノキシエチル燐酸ジエステル、ペンタデシルフェノキシエチル燐酸ジエステル、ヘキサデシルフェノキシエチル燐酸ジエステル、ヘプタデシルフェノキシエチル燐酸ジエステル、オクタデシルフェノキシエチル燐酸ジエステル、ノナデシルフェノキシエチル燐酸ジエステル、イコサニルフェノキシエチル燐酸ジエステル、ブチルフェノキシ−３−オキサペンチル燐酸ジエステル、ペンチルフェノキシ−３−オキサペンチル燐酸ジエステル、ヘキシルフェノキシ−３−オキサペンチル燐酸ジエステル、ヘプチルフェノキシ−３−オキサペンチル燐酸ジエステル、オクチルフェノキシ−３−オキサペンチル燐酸ジエステル、ノニルフェノキシ−３−オキサペンチル燐酸ジエステル、デシルフェノキシ−３−オキサペンチル燐酸ジエステル、ウンデシルフェノキシ−３−オキサペンチル燐酸ジエステル、ドデシルフェノキシ−３−オキサペンチル燐酸ジエステル（ラウリルフェノキシ−３−オキサペンチル燐酸ジエステル）、ドデシルフェノキシ−３−オキサペンチル燐酸ジエステル（ラウリルフェノキシ−３−オキサペンチル燐酸ジエステル）、トリデシルフェノキシ−３−オキサペンチル燐酸ジエステル、テトラデシルフェノキシ−３−オキサペンチル燐酸ジエステル、ペンタデシルフェノキシ−３−オキサペンチル燐酸ジエステル、ヘキサデシルフェノキシ−３−オキサペンチル燐酸ジエステル、ヘプタデシルフェノキシ−３−オキサペンチル燐酸ジエステル、オクタデシルフェノキシ−３−オキサペンチル燐酸ジエステル、ノナデシルフェノキシ−３−オキサペンチル燐酸ジエステル、イコサニルフェノキシ−３−オキサペンチル燐酸ジエステル、
ブチルフェノキシ−３，６−ジオキサオクチル燐酸ジエステル、ペンチルフェノキシ−３，６−ジオキサオクチル燐酸ジエステル、ヘキシルフェノキシ−３，６−ジオキサオクチル燐酸ジエステル、ヘプチルフェノキシ−３，６−ジオキサオクチル燐酸ジエステル、オクチルフェノキシ−３，６−ジオキサオクチル燐酸ジエステル、ノニルフェノキシ−３，６−ジオキサオクチル燐酸ジエステル、デシルフェノキシ−３，６−ジオキサオクチル燐酸ジエステル、ウンデシルフェノキシ−３，６−ジオキサオクチル燐酸ジエステル、ドデシルフェノキシ−３，６−ジオキサオクチル燐酸ジエステル（ラウリルフェノキシ−３，６−ジオキサオクチル燐酸ジエステル）、ドデシルフェノキシ−３，６−ジオキサオクチル燐酸ジエステル（ラウリルフェノキシ−３，６−ジオキサオクチル燐酸ジエステル）、トリデシルフェノキシ−３，６−ジオキサオクチル燐酸ジエステル、テトラデシルフェノキシ−３，６−ジオキサオクチル燐酸ジエステル、ペンタデシルフェノキシ−３，６−ジオキサオクチル燐酸ジエステル、ヘキサデシルフェノキシ−３，６−ジオキサオクチル燐酸ジエステル、ヘプタデシルフェノキシ−３，６−ジオキサオクチル燐酸ジエステル、オクタデシルフェノキシ−３，６−ジオキサオクチル燐酸ジエステル、ノナデシルフェノキシ−３，６−ジオキサオクチル燐酸ジエステル、イコサニルフェノキシ−３，６−ジオキサオクチル燐酸ジエステル、
ブチルフェノキシ−３，６，９−トリオキサウンデシル燐酸ジエステル、ペンチルフェノキシ−３，６，９−トリオキサウンデシル燐酸ジエステル、ヘキシルフェノキシ−３，６，９−トリオキサウンデシル燐酸ジエステル、ヘプチルフェノキシ−３，６，９−トリオキサウンデシル燐酸ジエステル、オクチルフェノキシ−３，６，９−トリオキサウンデシル燐酸ジエステル、ノニルフェノキシ−３，６，９−トリオキサウンデシル燐酸ジエステル、デシルフェノキシ−３，６，９−トリオキサウンデシル燐酸ジエステル、ウンデシルフェノキシ−３，６，９−トリオキサウンデシル燐酸ジエステル、ドデシルフェノキシ−３，６，９−トリオキサウンデシル燐酸ジエステル（ラウリルフェノキシ−３，６，９−トリオキサウンデシル燐酸ジエステル）、トリデシルフェノキシ−３，６，９−トリオキサウンデシル燐酸ジエステル、テトラデシルフェノキシ−３，６，９−トリオキサウンデシル燐酸ジエステル、ペンタデシルフェノキシ−３，６，９−トリオキサウンデシル燐酸ジエステル、ヘキサデシルフェノキシ−３，６，９−トリオキサウンデシル燐酸ジエステル、ヘプタデシルフェノキシ−３，６，９−トリオキサウンデシル燐酸ジエステル、オクタデシルフェノキシ−３，６，９−トリオキサウンデシル燐酸ジエステル、ノナデシルフェノキシ−３，６，９−トリオキサウンデシル燐酸ジエステル、イコサニルフェノキシ−３，６，９−トリオキサウンデシル燐酸ジエステル、
ブチルナフタレンオキシエチル燐酸ジエステル、ペンチルナフタレンオキシエチル燐酸ジエステル、ヘキシルナフタレンオキシエチル燐酸ジエステル、ヘプチルナフタレンオキシエチル燐酸ジエステル、オクチルナフタレンオキシエチル燐酸ジエステル、ノニルナフタレンオキシエチル燐酸ジエステル、デシルナフタレンオキシエチル燐酸ジエステル、ウンデシルナフタレンオキシエチル燐酸ジエステル、ドデシルナフタレンオキシエチル燐酸ジエステル（ラウリルナフタレンオキシエチル燐酸ジエステル）、ドデシルナフタレンオキシエチル燐酸ジエステル（ラウリルナフタレンオキシエチル燐酸ジエステル）、トリデシルナフタレンオキシエチル燐酸ジエステル、テトラデシルナフタレンオキシエチル燐酸ジエステル、ペンタデシルナフタレンオキシエチル燐酸ジエステル、ヘキサデシルナフタレンオキシエチル燐酸ジエステル、ヘプタデシルナフタレンオキシエチル燐酸ジエステル、オクタデシルナフタレンオキシエチル燐酸ジエステル、ノナデシルナフタレンオキシエチル燐酸ジエステル、イコサニルナフタレンオキシエチル燐酸ジエステル、
ブチルナフタレンオキシ３−オキサペンチル燐酸ジエステル、ペンチルナフタレンオキシ３−オキサペンチル燐酸ジエステル、ヘキシルナフタレンオキシ３−オキサペンチル燐酸ジエステル、ヘプチルナフタレンオキシ３−オキサペンチル燐酸ジエステル、オクチルナフタレンオキシ３−オキサペンチル燐酸ジエステル、ノニルナフタレンオキシ３−オキサペンチル燐酸ジエステル、デシルナフタレンオキシ３−オキサペンチル燐酸ジエステル、ウンデシルナフタレンオキシ３−オキサペンチル燐酸ジエステル、ドデシルナフタレンオキシ３−オキサペンチル燐酸ジエステル（ラウリルナフタレンオキシ３−オキサペンチル燐酸ジエステル）、ドデシルナフタレンオキシ３−オキサペンチル燐酸ジエステル（ラウリルナフタレンオキシ３−オキサペンチル燐酸ジエステル）、トリデシルナフタレンオキシ３−オキサペンチル燐酸ジエステル、テトラデシルナフタレンオキシ３−オキサペンチル燐酸ジエステル、ペンタデシルナフタレンオキシ３−オキサペンチル燐酸ジエステル、ヘキサデシルナフタレンオキシ３−オキサペンチル燐酸ジエステル、ヘプタデシルナフタレンオキシ３−オキサペンチル燐酸ジエステル、オクタデシルナフタレンオキシ３−オキサペンチル燐酸ジエステル、ノナデシルナフタレンオキシ３−オキサペンチル燐酸ジエステル、イコサニルナフタレンオキシ３−オキサペンチル燐酸ジエステル、
ブチルナフタレンオキシ３，６，９−トリオキサウンデシル燐酸ジエステル、ペンチルナフタレンオキシ３，６，９−トリオキサウンデシル燐酸ジエステル、ヘキシルナフタレンオキシ３，６，９−トリオキサウンデシル燐酸ジエステル、ヘプチルナフタレンオキシ３，６，９−トリオキサウンデシル燐酸ジエステル、オクチルナフタレンオキシ３，６，９−トリオキサウンデシル燐酸ジエステル、ノニルナフタレンオキシ３，６，９−トリオキサウンデシル燐酸ジエステル、デシルナフタレンオキシ３，６，９−トリオキサウンデシル燐酸ジエステル、ウンデシルナフタレンオキシ３，６，９−トリオキサウンデシル燐酸ジエステル、ドデシルナフタレンオキシ３，６，９−トリオキサウンデシル燐酸ジエステル（ラウリルナフタレンオキシ３，６，９−トリオキサウンデシル燐酸ジエステル）、ドデシルナフタレンオキシ３，６，９−トリオキサウンデシル燐酸ジエステル（ラウリルナフタレンオキシ３，６，９−トリオキサウンデシル燐酸ジエステル）、トリデシルナフタレンオキシ３，６，９−トリオキサウンデシル燐酸ジエステル、テトラデシルナフタレンオキシ３，６，９−トリオキサウンデシル燐酸ジエステル、ペンタデシルナフタレンオキシ３，６，９−トリオキサウンデシル燐酸ジエステル、ヘキサデシルナフタレンオキシ３，６，９−トリオキサウンデシル燐酸ジエステル、ヘプタデシルナフタレンオキシ３，６，９−トリオキサウンデシル燐酸ジエステル、オクタデシルナフタレンオキシ３，６，９−トリオキサウンデシル燐酸ジエステル、ノナデシルナフタレンオキシ３，６，９−トリオキサウンデシル燐酸ジエステル、イコサニルナフタレンオキシ３，６，９−トリオキサウンデシル燐酸ジエステル、ならびにこれらのナトリウム塩、カリウム塩、アンモニウム塩、トリエタノールアミン塩、マグネシウム塩、およびカルシウム塩などが挙げられる。
【０１９９】
ＦＧが一般式（３０４）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。また、上記界面活性剤の中では、アルコキシアルキル燐酸エステル系界面活性剤およびアリールオキシアルキル燐酸エステル系界面活性剤が比較的好ましい。
【０２００】
ＦＧが上記一般式（３０５）で表される界面活性剤としては、例えば、脂肪族カルボン酸系界面活性剤、アルキルオキシ脂肪族カルボン酸系界面活性剤、アリールオキシ脂肪族カルボン酸系界面活性剤、芳香族カルボン酸系界面活性剤、Ｎ−アシルアミノ酸系界面活性剤などが挙げられる。
【０２０１】
脂肪族カルボン酸系界面活性剤としては、例えば、酪酸、吉草酸、カプロン酸、カプリル酸、カプリン酸、ラウリン酸、ミリスチン酸、バルミチン酸、ステアリン酸、イソステアリン酸、オレイン酸、ベヘニン酸、シクロヘキサンカルボン酸、フェニル酢酸、大豆油、ヤシ油、パーム油、アマニ油、綿実油、ナタネ油、キリ油、ヒマシ油、ポリアクリル酸、アクリル酸とメチルメタクリレート共重合体、ならびにこれらのナトリウム塩、カリウム塩、アンモニウム塩、トリエタノールアミン塩、マグネシウム塩、およびカルシウム塩などが挙げられる。
【０２０２】
アルキルオキシ脂肪族カルボン酸系界面活性剤としては、例えば、ブトキシエチルオキシ酢酸、ペンチロキシエチルオキシ酢酸、ヘキシロキシエチルオキシ酢酸、ヘプチロキシエチルオキシ酢酸、オクチロキシエチルオキシ酢酸、ノニロキシエチルオキシ酢酸、デシロキシエチルオキシ酢酸、ウンデシロキシエチルオキシ酢酸、ドデシロキシエチルオキシ酢酸、トリデシロキシエチルオキシ酢酸、テトラデシロキシエチルオキシ酢酸、ペンタデシロキシエチルオキシ酢酸、ヘキサデシロキシエチルオキシ酢酸、ヘプタデロオキシエチルオキシ酢酸、オクタデロオキシエチルオキシ酢酸、ノナデシロキシエチルオキシ酢酸、イコサニロキシエチルオキシ酢酸、
ブトキシ−３−オキサペンチルオキシ酢酸、ペンチロキシ−３−オキサペンチルオキシ酢酸、ヘキシロキシ−３−オキサペンチルオキシ酢酸、ヘプチロキシ−３−オキサペンチルオキシ酢酸、オクチロキシ−３−オキサペンチルオキシ酢酸、ノニロキシ−３−オキサペンチルオキシ酢酸、デシロキシ−３−オキサペンチルオキシ酢酸、ウンデシロキシ−３−オキサペンチルオキシ酢酸、ドデシロキシ−３−オキサペンチルオキシ酢酸、トリデシロキシ−３−オキサペンチルオキシ酢酸、テトラデシロキシ−３−オキサペンチルオキシ酢酸、ペンタデシロキシ−３−オキサペンチルオキシ酢酸、ヘキサデシロキシ−３−オキサペンチルオキシ酢酸、ヘプタデロオキシ−３−オキサペンチルオキシ酢酸、オクタデロオキシ−３−オキサペンチルオキシ酢酸、ノナデシロキシ−３−オキサペンチルオキシ酢酸、イコサニロキシ−３−オキサペンチルオキシ酢酸、
ブトキシ−３，６−ジオキサオクチルオキシ酢酸、ペンチロキシ−３，６−ジオキサオクチルオキシ酢酸、ヘキシロキシ−３，６−ジオキサオクチルオキシ酢酸、ヘプチロキシ−３，６−ジオキサオクチルオキシ酢酸、オクチロキシ−３，６−ジオキサオクチルオキシ酢酸、ノニロキシ−３，６−ジオキサオクチルオキシ酢酸、デシロキシ−３，６−ジオキサオクチルオキシ酢酸、ウンデシロキシ−３，６−ジオキサオクチルオキシ酢酸、ドデシロキシ−３，６−ジオキサオクチルオキシ酢酸、トリデシロキシ−３，６−ジオキサオクチルオキシ酢酸、テトラデシロキシ−３，６−ジオキサオクチルオキシ酢酸、ペンタデシロキシ−３，６−ジオキサオクチルオキシ酢酸、ヘキサデシロキシ−３，６−ジオキサオクチルオキシ酢酸、ヘプタデロオキシ−３，６−ジオキサオクチルオキシ酢酸、オクタデロオキシ−３，６−ジオキサオクチルオキシ酢酸、ノナデシロキシ−３，６−ジオキサオクチルオキシ酢酸、イコサニロキシ−３，６−ジオキサオクチルオキシ酢酸、
ブトキシ−３，６，９−トリオキサウンデシルオキシ酢酸、ペンチロキシ−３，６，９−トリオキサウンデシルオキシ酢酸、ヘキシロキシ−３，６，９−トリオキサウンデシルオキシ酢酸、ヘプチロキシ−３，６，９−トリオキサウンデシルオキシ酢酸、オクチロキシ−３，６，９−トリオキサウンデシルオキシ酢酸、ノニロキシ−３，６，９−トリオキサウンデシルオキシ酢酸、デシロキシ−３，６，９−トリオキサウンデシルオキシ酢酸、ウンデシロキシ−３，６，９−トリオキサウンデシルオキシ酢酸、ドデシロキシ−３，６，９−トリオキサウンデシルオキシ酢酸、トリデシロキシ−３，６，９−トリオキサウンデシルオキシ酢酸、テトラデシロキシ−３，６，９−トリオキサウンデシルオキシ酢酸、ペンタデシロキシ−３，６，９−トリオキサウンデシルオキシ酢酸、ヘキサデシロキシ−３，６，９−トリオキサウンデシルオキシ酢酸、ヘプタデロオキシ−３，６，９−トリオキサウンデシルオキシ酢酸、オクタデロオキシ−３，６，９−トリオキサウンデシルオキシ酢酸、ノナデシロキシ−３，６，９−トリオキサウンデシルオキシ酢酸、イコサニロキシ−３，６，９−トリオキサウンデシルオキシ酢酸、ならびにこれらのナトリウム塩、カリウム塩、アンモニウム塩、トリエタノールアミン塩、マグネシウム塩、およびカルシウム塩などが挙げられる。
【０２０３】
アリールオキシ脂肪族カルボン酸系界面活性剤としては、例えば、ブチルフェノキシエチルオキシ酢酸、ペンチルフェノキシエチルオキシ酢酸、ヘキシルフェノキシエチルオキシ酢酸、ヘプチルフェノキシエチルオキシ酢酸、オクチルフェノキシエチルオキシ酢酸、ノニルフェノキシエチルオキシ酢酸、デシルフェノキシエチルオキシ酢酸、ウンデシルフェノキシエチルオキシ酢酸、ドデシルフェノキシエチルオキシ酢酸、トリデシルフェノキシエチルオキシ酢酸、テトラデシルフェノキシエチルオキシ酢酸、ペンタデシルフェノキシエチルオキシ酢酸、ヘキサデシルフェノキシエチルオキシ酢酸、ヘプタデシルフェノキシエチルオキシ酢酸、オクタデシルフェノキシエチルオキシ酢酸、ノナデシルフェノキシエチルオキシ酢酸、イコサニルフェノキシエチルオキシ酢酸、
ブチルフェノキシ−３−オキサペンチルオキシ酢酸、ペンチルフェノキシ−３−オキサペンチルオキシ酢酸、ヘキシルフェノキシ−３−オキサペンチルオキシ酢酸、ヘプチルフェノキシ−３−オキサペンチルオキシ酢酸、オクチルフェノキシ−３−オキサペンチルオキシ酢酸、ノニルフェノキシ−３−オキサペンチルオキシ酢酸、デシルフェノキシ−３−オキサペンチルオキシ酢酸、ドデシルフェノキシ−３−オキサペンチルオキシ酢酸、トリデシルフェノキシ−３−オキサペンチルオキシ酢酸、テトラデシルフェノキシ−３−オキサペンチルオキシ酢酸、ペンタデシルフェノキシ−３−オキサペンチルオキシ酢酸、ヘキサデシルフェノキシ−３−オキサペンチルオキシ酢酸、ヘプタデシルフェノキシ−３−オキサペンチルオキシ酢酸、オクタデシルフェノキシ−３−オキサペンチルオキシ酢酸、ノナデシルフェノキシ−３−オキサペンチルオキシ酢酸、イコサニルフェノキシ−３−オキサペンチルオキシ酢酸、
ブチルフェノキシ−３，６−ジオキサオクチルオキシ酢酸、ペンチルフェノキシ−３，６−ジオキサオクチルオキシ酢酸、ヘキシルフェノキシ−３，６−ジオキサオクチルオキシ酢酸、ヘプチルフェノキシ−３，６−ジオキサオクチルオキシ酢酸、オクチルフェノキシ−３，６−ジオキサオクチルオキシ酢酸、ノニルフェノキシ−３，６−ジオキサオクチルオキシ酢酸、デシルフェノキシ−３，６−ジオキサオクチルオキシ酢酸、ウンデシルフェノキシ−３，６−ジオキサオクチルオキシ酢酸、ドデシルフェノキシ−３，６−ジオキサオクチルオキシ酢酸（ラウリルフェノキシ−３，６−ジオキサオクチルオキシ酢酸）、トリデシルフェノキシ−３，６−ジオキサオクチルオキシ酢酸、テトラデシルフェノキシ−３，６−ジオキサオクチルオキシ酢酸、ペンタデシルフェノキシ−３，６−ジオキサオクチルオキシ酢酸、ヘキサデシルフェノキシ−３，６−ジオキサオクチルオキシ酢酸、ヘプタデシルフェノキシ−３，６−ジオキサオクチルオキシ酢酸、オクタデシルフェノキシ−３，６−ジオキサオクチルオキシ酢酸、ノナデシルフェノキシ−３，６−ジオキサオクチルオキシ酢酸、イコサニルフェノキシ−３，６−ジオキサオクチルオキシ酢酸、
ブチルフェノキシ−３，６，９−トリオキサウンデシルオキシ酢酸、ペンチルフェノキシ−３，６，９−トリオキサウンデシルオキシ酢酸、ヘキシルフェノキシ−３，６，９−トリオキサウンデシルオキシ酢酸、ヘプチルフェノキシ−３，６，９−トリオキサウンデシルオキシ酢酸、オクチルフェノキシ−３，６，９−トリオキサウンデシルオキシ酢酸、ノニルフェノキシ−３，６，９−トリオキサウンデシルオキシ酢酸、デシルフェノキシ−３，６，９−トリオキサウンデシルオキシ酢酸、ウンデシルフェノキシ−３，６，９−トリオキサウンデシルオキシ酢酸、ドデシルフェノキシ−３，６，９−トリオキサウンデシルオキシ酢酸（ラウリルフェノキシ−３，６，９−トリオキサウンデシルオキシ酢酸）、トリデシルフェノキシ−３，６，９−トリオキサウンデシルオキシ酢酸、テトラデシルフェノキシ−３，６，９−トリオキサウンデシルオキシ酢酸、ペンタデシルフェノキシ−３，６，９−トリオキサウンデシルオキシ酢酸、ヘキサデシルフェノキシ−３，６，９−トリオキサウンデシルオキシ酢酸、ヘプタデシルフェノキシ−３，６，９−トリオキサウンデシルオキシ酢酸、オクタデシルフェノキシ−３，６，９−トリオキサウンデシルオキシ酢酸、ノナデシルフェノキシ−３，６，９−トリオキサウンデシルオキシ酢酸、イコサニルフェノキシ−３，６，９−トリオキサウンデシルオキシ酢酸、ならびにこれらのナトリウム塩、カリウム塩、アンモニウム塩、トリエタノールアミン塩、マグネシウム塩、およびカルシウム塩などが挙げられる。
【０２０４】
芳香族カルボン酸系界面活性剤としては、例えば、安息香酸、トルイル酸、クロロ安息香酸、ニトロ安息香酸、ヒドロキシ安息香酸、メトキシ安息香酸、ブトキシ安息香酸、ペンチルオキシ安息香酸、ヘキシルオキシ安息香酸、ヘプチルオキシ安息香酸、オクチルオキシ安息香酸、ノニルオキシ安息香酸、デシルオキシ安息香酸、ウンデシルオキシ安息香酸、ドデシルオキシ安息香酸、トリデシルオキシ安息香酸、テトラデシルオキシ安息香酸、ペンタデシルオキシ安息香酸、ヘキサデシルオキシ安息香酸、ヘプタデシルオキシ安息香酸、オクタデシルオキシ安息香酸、ノナデシルオキシ安息香酸、イコサニルオキシ安息香酸、ならびにこれらのナトリウム塩、カリウム塩、アンモニウム塩、トリエタノールアミン塩、マグネシウム塩、およびカルシウム塩などが挙げられる。
【０２０５】
Ｎ−アシルアミノ酸系界面活性剤としては、例えば、酪酸とグリシンの−Ｎ−アシルエステル、吉草酸とグリシンの−Ｎ−アシルエステル、カプロン酸とグリシンの−Ｎ−アシルエステル、カプリル酸とグリシンの−Ｎ−アシルエステル、カプリン酸とグリシンの−Ｎ−アシルエステル、ラウリン酸とグリシンの−Ｎ−アシルエステル、ミリスチン酸とグリシンの−Ｎ−アシルエステル、バルミチン酸とグリシンの−Ｎ−アシルエステル、ステアリン酸とグリシンの−Ｎ−アシルエステル、イソステアリン酸とグリシンの−Ｎ−アシルエステル、オレイン酸とグリシンの−Ｎ−アシルエステル、ベヘニン酸とグリシンの−Ｎ−アシルエステル、シクロヘキサンカルボン酸とグリシンの−Ｎ−アシルエステル、フェニル酢酸とグリシンの−Ｎ−アシルエステル、
酪酸とＮ−メチルグリシンの−Ｎ−アシルエステル、吉草酸とＮ−メチルグリシンの−Ｎ−アシルエステル、カプロン酸とＮ−メチルグリシンの−Ｎ−アシルエステル、カプリル酸とＮ−メチルグリシンの−Ｎ−アシルエステル、カプリン酸とＮ−メチルグリシンの−Ｎ−アシルエステル、ラウリン酸とＮ−メチルグリシンの−Ｎ−アシルエステル、ミリスチン酸とＮ−メチルグリシンの−Ｎ−アシルエステル、バルミチン酸とＮ−メチルグリシンの−Ｎ−アシルエステル、ステアリン酸とＮ−メチルグリシンの−Ｎ−アシルエステル、イソステアリン酸とＮ−メチルグリシンの−Ｎ−アシルエステル、オレイン酸とＮ−メチルグリシンの−Ｎ−アシルエステル、ベヘニン酸とＮ−メチルグリシンの−Ｎ−アシルエステル、シクロヘキサンカルボン酸とＮ−メチルグリシンの−Ｎ−アシルエステル、フェニル酢酸とＮ−メチルグリシンの−Ｎ−アシルエステル、
酪酸とアラニンの−Ｎ−アシルエステル、吉草酸とアラニンの−Ｎ−アシルエステル、カプロン酸とアラニンの−Ｎ−アシルエステル、カプリル酸とアラニンの−Ｎ−アシルエステル、カプリン酸とアラニンの−Ｎ−アシルエステル、ラウリン酸とアラニンの−Ｎ−アシルエステル、ミリスチン酸とアラニンの−Ｎ−アシルエステル、バルミチン酸とアラニンの−Ｎ−アシルエステル、ステアリン酸とアラニンの−Ｎ−アシルエステル、イソステアリン酸とアラニンの−Ｎ−アシルエステル、オレイン酸とアラニンの−Ｎ−アシルエステル、ベヘニン酸とアラニンの−Ｎ−アシルエステル、シクロヘキサンカルボン酸とアラニンの−Ｎ−アシルエステル、フェニル酢酸とアラニンの−Ｎ−アシルエステル、
酪酸とＮ−メチルアラニンの−Ｎ−アシルエステル、吉草酸とＮ−メチルアラニンの−Ｎ−アシルエステル、カプロン酸とＮ−メチルアラニンの−Ｎ−アシルエステル、カプリル酸とＮ−メチルアラニンの−Ｎ−アシルエステル、カプリン酸とＮ−メチルアラニンの−Ｎ−アシルエステル、ラウリン酸とＮ−メチルアラニンの−Ｎ−アシルエステル、ミリスチン酸とＮ−メチルアラニンの−Ｎ−アシルエステル、バルミチン酸とＮ−メチルアラニンの−Ｎ−アシルエステル、ステアリン酸とＮ−メチルアラニンの−Ｎ−アシルエステル、イソステアリン酸とＮ−メチルアラニンの−Ｎ−アシルエステル、オレイン酸とＮ−メチルアラニンの−Ｎ−アシルエステル、ベヘニン酸とＮ−メチルアラニンの−Ｎ−アシルエステル、シクロヘキサンカルボン酸とＮ−メチルアラニンの−Ｎ−アシルエステル、フェニル酢酸とＮ−メチルアラニンの−Ｎ−アシルエステル、
酪酸とコラーゲンペプチドとの−Ｎ−アシルエステル、吉草酸とコラーゲンペプチドとの−Ｎ−アシルエステル、カプロン酸とコラーゲンペプチドとの−Ｎ−アシルエステル、とコラーゲンペプチドとの−Ｎ−アシルエステル、カプリル酸とコラーゲンペプチドとの−Ｎ−アシルエステル、カプリン酸とコラーゲンペプチドとの−Ｎ−アシルエステル、ラウリン酸とコラーゲンペプチドとの−Ｎ−アシルエステル、ミリスチン酸とコラーゲンペプチドとの−Ｎ−アシルエステル、バルミチン酸とコラーゲンペプチドとの−Ｎ−アシルエステル、ステアリン酸とコラーゲンペプチドとの−Ｎ−アシルエステル、イソステアリン酸とコラーゲンペプチドとの−Ｎ−アシルエステル、オレイン酸とコラーゲンペプチドとの−Ｎ−アシルエステル、ベヘニン酸とコラーゲンペプチドとの−Ｎ−アシルエステル、シクロヘキサンカルボン酸とコラーゲンペプチドとの−Ｎ−アシルエステル、フェニル酢酸とコラーゲンペプチドとの−Ｎ−アシルエステル、ならびにこれらのナトリウム塩、カリウム塩、アンモニウム塩、トリエタノールアミン塩、マグネシウム塩、およびカルシウム塩などが挙げられる。
【０２０６】
ＦＧが一般式（３０５）で表される界面活性剤の中では炭素数８〜６０の有機残基を有する化合物であればより好ましくとグリシンの−Ｎ−アシルエステル炭素数１０〜４０の有機残基を有する化合物であればさらに好ましい。
【０２０７】
ＦＧが上記一般式（３０６）で表される界面活性剤としては、例えば、アルキルコハク酸系界面活性剤、アルキルエーテルコハク酸系界面活性剤、アルキルエステルコハク酸系界面活性剤、コハク酸チオエステル系界面活性剤、Ｎ−アシルアミノコハク酸エステル系界面活性剤、Ｎ−アシルグルタミン酸エステル系界面活性剤などが挙げられる。
【０２０８】
アルキルコハク酸系界面活性剤としては、例えば、ブチルコハク酸、ペンチルコハク酸、ヘキシルコハク酸、ヘプチルコハク酸、オクチルコハク酸、ノニルコハク酸、デシルコハク酸、ンデシルコハク酸、ドデシルコハク酸、トリデシルコハク酸、テトラデシルコハク酸、ペンタデシルコハク酸、ヘキサデシルコハク酸、ヘプタデシルコハク酸、オクタデシルコハク酸、ノナデシルコハク酸、イコサニルコハク酸、ならびにこれらのナトリウム塩、カリウム塩、アンモニウム塩、トリエタノールアミン塩、マグネシウム塩、およびカルシウム塩などが挙げられる。
【０２０９】
アルキルエーテルコハク酸系界面活性剤としては、例えば、ブチルオキシコハク酸、ペンチルオキシコハク酸、ヘキシルオキシコハク酸、ヘプチルオキシコハク酸、オクチルオキシコハク酸、ノニルオキシコハク酸、デシルオキシコハク酸、ンデシルオキシコハク酸、ドデシルオキシコハク酸、トリデシルオキシコハク酸、テトラデシルオキシコハク酸、ペンタデシルオキシコハク酸、ヘキサデシルオキシコハク酸、ヘプタデシルオキシコハク酸、オクタデシルオキシコハク酸、ノナデシルオキシコハク酸、イコサニルオキシコハク酸、ならびにこれらのナトリウム塩、カリウム塩、アンモニウム塩、トリエタノールアミン塩、マグネシウム塩、およびカルシウム塩などが挙げられる。
【０２１０】
アルキルエステルコハク酸系界面活性剤としては、例えば、酪酸とヒドロキシコハク酸のエステル、吉草酸とヒドロキシコハク酸のエステル、カプロン酸とヒドロキシコハク酸のエステル、カプリル酸とヒドロキシコハク酸のエステル、カプリン酸とヒドロキシコハク酸のエステル、ラウリン酸とヒドロキシコハク酸のエステル、ミリスチン酸とヒドロキシコハク酸のエステル、バルミチン酸とヒドロキシコハク酸のエステル、ステアリン酸とヒドロキシコハク酸のエステル、イソステアリン酸とヒドロキシコハク酸のエステル、オレイン酸とヒドロキシコハク酸のエステル、ベヘニン酸とヒドロキシコハク酸のエステル、シクロヘキサンカルボン酸とヒドロキシコハク酸のエステル、フェニル酢酸とヒドロキシコハク酸のエステルならびにこれらのナトリウム塩、カリウム塩、アンモニウム塩、トリエタノールアミン塩、マグネシウム塩、およびカルシウム塩などが挙げられる。
【０２１１】
コハク酸チオエステル系界面活性剤としては、例えば、酪酸とメルカプトコハク酸のチオエステル、吉草酸とメルカプトコハク酸のチオエステル、カプロン酸とメルカプトコハク酸のチオエステル、カプリル酸とメルカプトコハク酸のチオエステル、カプリン酸とメルカプトコハク酸のチオエステル、ラウリン酸とメルカプトコハク酸のチオエステル、ミリスチン酸とメルカプトコハク酸のチオエステル、バルミチン酸とメルカプトコハク酸のチオエステル、ステアリン酸とメルカプトコハク酸のチオエステル、イソステアリン酸とメルカプトコハク酸のチオエステル、オレイン酸とメルカプトコハク酸のチオエステル、ベヘニン酸とメルカプトコハク酸のチオエステル、シクロヘキサンカルボン酸とメルカプトコハク酸のチオエステル、フェニル酢酸とメルカプトコハク酸のチオエステルならびにこれらのナトリウム塩、カリウム塩、アンモニウム塩、トリエタノールアミン塩、マグネシウム塩、およびカルシウム塩などが挙げられる。
【０２１２】
Ｎ−アシルアミノコハク酸エステル系界面活性剤としては、例えば、酪酸とアミノコハク酸のＮ−アシルエステル、吉草酸とアミノコハク酸のＮ−アシルエステル、カプロン酸とアミノコハク酸のＮ−アシルエステル、カプリル酸とアミノコハク酸のＮ−アシルエステル、カプリン酸とアミノコハク酸のＮ−アシルエステル、ラウリン酸とアミノコハク酸のＮ−アシルエステル、ミリスチン酸とアミノコハク酸のＮ−アシルエステル、バルミチン酸とアミノコハク酸のＮ−アシルエステル、ステアリン酸とアミノコハク酸のＮ−アシルエステル、イソステアリン酸とアミノコハク酸のＮ−アシルエステル、オレイン酸とアミノコハク酸のＮ−アシルエステル、ベヘニン酸とアミノコハク酸のＮ−アシルエステル、シクロヘキサンカルボン酸とアミノコハク酸のＮ−アシルエステル、フェニル酢酸とアミノコハク酸のＮ−アシルエステル、ならびにこれらのナトリウム塩、カリウム塩、アンモニウム塩、トリエタノールアミン塩、マグネシウム塩、およびカルシウム塩などが挙げられる。
【０２１３】
Ｎ−アシルグルタミン酸エステル系界面活性剤としては、例えば、酪酸とグルタミン酸のＮ−アシルエステル、吉草酸とグルタミン酸のＮ−アシルエステル、カプロン酸とグルタミン酸のＮ−アシルエステル、カプリル酸とグルタミン酸のＮ−アシルエステル、カプリン酸とグルタミン酸のＮ−アシルエステル、ラウリン酸とグルタミン酸のＮ−アシルエステル、ミリスチン酸とグルタミン酸のＮ−アシルエステル、バルミチン酸とグルタミン酸のＮ−アシルエステル、ステアリン酸とグルタミン酸のＮ−アシルエステル、イソステアリン酸とグルタミン酸のＮ−アシルエステル、オレイン酸とグルタミン酸のＮ−アシルエステル、ベヘニン酸とグルタミン酸のＮ−アシルエステル、シクロヘキサンカルボン酸とグルタミン酸のＮ−アシルエステル、フェニル酢酸とグルタミン酸のＮ−アシルエステル、ならびにこれらのナトリウム塩、カリウム塩、アンモニウム塩、トリエタノールアミン塩、マグネシウム塩、およびカルシウム塩などが挙げられる。
【０２１４】
ＦＧが一般式（３０６）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２１５】
ＦＧが上記一般式（３０７）で表される界面活性剤としては、例えば、フタル酸エステル系界面活性剤などが挙げられる。
【０２１６】
フタル酸エステル系界面活性剤としては、例えば、フタル酸ブチル、フタル酸ペンチル、フタル酸ヘキシル、フタル酸ヘプチル、フタル酸オクチル、フタル酸ノニル、フタル酸デシル、フタル酸ウンデシル、フタル酸ドデシル（ラウリル）、フタル酸トリデシル、フタル酸テトラデシル、フタル酸ペンタデシル、フタル酸ヘキサデシル、フタル酸ヘプタデシル、フタル酸オクタデシル、フタル酸ノナデシル、フタル酸イコサニル、
フタル酸ブチルオキシ、フタル酸ヘキシルオキシ、フタル酸オクチルオキシ、フタル酸デシルオキシ、フタル酸ドデシルオキシ、フタル酸テトラデシルオキシ、フタル酸ヘキサデシルオキシ、フタル酸オクタデシルオキシ、フタル酸イコサニルオキシ、
フタル酸ブチルオキシ−３−オキサペンチル、フタル酸ヘキシルオキシ−３−オキサペンチル、フタル酸オクチルオキシ−３−オキサペンチル、フタル酸デシルオキシ−３−オキサペンチル、フタル酸ドデシルオキシ−３−オキサペンチル、フタル酸テトラデシルオキシ−３−オキサペンチル、フタル酸ヘキサデシルオキシ−３−オキサペンチル、フタル酸オクタデシルオキシ−３−オキサペンチル、フタル酸イコサニルオキシ−３−オキサペンチル、
フタル酸ブチルオキシ−３，６−ジオキサオクチル、フタル酸ヘキシルオキシ−３，６−ジオキサオクチル、フタル酸オクチルオキシ−３，６−ジオキサオクチル、フタル酸デシルオキシ−３，６−ジオキサオクチル、フタル酸ドデシルオキシ−３，６−ジオキサオクチル、フタル酸テトラデシルオキシ−３，６−ジオキサオクチル、フタル酸ヘキサデシルオキシ−３，６−ジオキサオクチル、フタル酸オクタデシルオキシ−３，６−ジオキサオクチル、フタル酸イコサニルオキシ−３，６−ジオキサオクチル、
フタル酸ブチルオキシ−３，６，９−トリオキサウンデシル、フタル酸ヘキシルオキシ−３，６，９−トリオキサウンデシル、フタル酸オクチルオキシ−３，６，９−トリオキサウンデシル、フタル酸デシルオキシ−３，６，９−トリオキサウンデシル、フタル酸ドデシルオキシ−３，６，９−トリオキサウンデシル、フタル酸テトラデシルオキシ−３，６，９−トリオキサウンデシル、フタル酸ヘキサデシルオキシ−３，６，９−トリオキサウンデシル、フタル酸オクタデシルオキシ−３，６，９−トリオキサウンデシル、フタル酸イコサニルオキシ−３，６，９−トリオキサウンデシル、ならびにこれらのナトリウム塩、カリウム塩、アンモニウム塩、トリエタノールアミン塩、マグネシウム塩、およびカルシウム塩などが挙げられる。
【０２１７】
ＦＧが一般式（３０７）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２１８】
ＦＧが上記一般式（３０８）で表される界面活性剤としては、例えば、イミノ二酢酸−Ｎ−アシルエステル系界面活性剤などが挙げられる。
【０２１９】
イミノ二酢酸−Ｎ−アシルエステル系界面活性剤としては、例えば、酪酸とイミノ二酢酸の−Ｎ−アシルエステル、吉草酸とイミノ二酢酸の−Ｎ−アシルエステル、カプロン酸とイミノ二酢酸の−Ｎ−アシルエステル、カプリル酸とイミノ二酢酸の−Ｎ−アシルエステル、カプリン酸とイミノ二酢酸の−Ｎ−アシルエステル、ラウリン酸とイミノ二酢酸の−Ｎ−アシルエステル、ミリスチン酸とイミノ二酢酸の−Ｎ−アシルエステル、バルミチン酸とイミノ二酢酸の−Ｎ−アシルエステル、ステアリン酸とイミノ二酢酸の−Ｎ−アシルエステル、イソステアリン酸とイミノ二酢酸の−Ｎ−アシルエステル、オレイン酸とイミノ二酢酸の−Ｎ−アシルエステル、ベヘニン酸とイミノ二酢酸の−Ｎ−アシルエステル、シクロヘキサンカルボン酸とイミノ二酢酸の−Ｎ−アシルエステル、フェニル酢酸とイミノ二酢酸の−Ｎ−アシルエステル、ならびにこれらのナトリウム塩、カリウム塩、アンモニウム塩、トリエタノールアミン塩、マグネシウム塩、およびカルシウム塩などが挙げられる。
【０２２０】
ＦＧが一般式（３０８）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２２１】
上記ＦＧとなる、水酸基を含む基としては、例えば、下記一般式（３０９）、（３１０）、（３１２）、および（３１３）で表される親水基が挙げられる。
【０２２２】
【化６８】
2015087810.tif 000070
上記式（３０９）中、ｒ1およびｒ2は、独立して水素原子、メチル基、エチル基、または水酸基を表し、ｎ１は０〜１００の整数を表す。＃３は式（３００）のＲに含まれる炭素原子に結合する結合手を表す。なお、式（３０９）で表される基が水酸基を１つ含む基である場合、式（３００）におけるｎ０は２〜５の整数を表す。
【０２２３】
【化６９】
2015087810.tif 000071
上記式（３１０）中、Ｘは、−Ｏ−，−Ｓ−，−ＮＨ−，または−ＮＣＨ3−を表し、Ｘ同士は同一でも異なってもよく、ｍ１は０〜１０の整数を表し、ｎ２０は２〜１００の整数を表し、ｒは水素原子またはメチル基を表し、ｒ1〜ｒ4は、それぞれ独立して、水素原子、メチル基、エチル基、または水酸基を表し、Ｘ同士、ｒ1同士、ｒ2同士、ｒ3同士、およびｒ4同士は同一でも異なっていてもよく、＃３は式（３００）のＲに含まれる炭素原子に結合する結合手を表す。なお、式（３１０）で表される基が水酸基を１つ含む基である場合は、式（３００）におけるｎ０は２〜５の整数を表す。
【０２２４】
【化７０】
2015087810.tif 000072
上記式（３１２）中、Ｘ3およびＸ4は、独立して、−ＣＨ2−、−ＣＨ（ＯＨ）−、または−ＣＯ−を表し、ｎ３０は０〜３の整数を表し、ｎ５０は０〜５の整数を表し、ｎ３０が２以上の場合、Ｘ3同士は同一でも異なってもよく、ｎ５０が２以上の場合、Ｘ4同士は同一でも異なっても良く、＃３は式（３００）のＲに含まれる炭素原子に結合する結合手を表す。
【０２２５】
【化７１】
2015087810.tif 000073
上記式（３１３）中、＃３は式（３００）のＲに含まれる炭素原子に結合する結合手を表し、Ｕ1〜Ｕ3は、それぞれ独立して、水酸基またはＲに含まれる炭素原子に結合する酸素原子（Ｏ−＃３）を表す。
【０２２６】
ＦＧが上記一般式（３０９）で表される界面活性剤としては、例えば、酪酸トリメチロールプロパンモノエステル、吉草酸トリメチロールプロパンモノエステル、カプロン酸トリメチロールプロパンモノエステル、カプリル酸トリメチロールプロパンモノエステル、カプリン酸トリメチロールプロパンモノエステル、ラウリン酸トリメチロールプロパンモノエステル、ミリスチン酸トリメチロールプロパンモノエステル、バルミチン酸トリメチロールプロパンモノエステル、ステアリン酸トリメチロールプロパンモノエステル、イソステアリン酸トリメチロールプロパンモノエステル、オレイン酸トリメチロールプロパンモノエステル、ベヘニン酸トリメチロールプロパンモノエステル、シクロヘキサンカルボン酸トリメチロールプロパンモノエステル、フェニル酢酸トリメチロールプロパンモノエステル、
酪酸ペンタエリスリトールモノエステル、吉草酸ペンタエリスリトールモノエステル、カプロン酸ペンタエリスリトールモノエステル、カプリル酸ペンタエリスリトールモノエステル、カプリン酸ペンタエリスリトールモノエステル、ラウリン酸ペンタエリスリトールモノエステル、ミリスチン酸ペンタエリスリトールモノエステル、バルミチン酸ペンタエリスリトールモノエステル、ステアリン酸ペンタエリスリトールモノエステル、イソステアリン酸ペンタエリスリトールモノエステル、オレイン酸ペンタエリスリトールモノエステル、ベヘニン酸ペンタエリスリトールモノエステル、シクロヘキサンカルボン酸ペンタエリスリトールモノエステル、フェニル酢酸ペンタエリスリトールモノエステル、
酪酸ペンタエリスリトールジエステル、吉草酸ペンタエリスリトールジエステル、カプロン酸ペンタエリスリトールジエステル、カプリル酸ペンタエリスリトールジエステル、カプリン酸ペンタエリスリトールジエステル、ラウリン酸ペンタエリスリトールジエステル、ミリスチン酸ペンタエリスリトールジエステル、バルミチン酸ペンタエリスリトールジエステル、ステアリン酸ペンタエリスリトールジエステル、イソステアリン酸ペンタエリスリトールジエステル、オレイン酸ペンタエリスリトールジエステル、ベヘニン酸ペンタエリスリトールジエステル、シクロヘキサンカルボン酸ペンタエリスリトールジエステル、フェニル酢酸ペンタエリスリトールジエステル、
酪酸ジペンタエリスリトールジエステル、吉草酸ジペンタエリスリトールジエステル、カプロン酸ジペンタエリスリトールジエステル、カプリル酸ジペンタエリスリトールジエステル、カプリン酸ジペンタエリスリトールジエステル、ラウリン酸ジペンタエリスリトールジエステル、ミリスチン酸ジペンタエリスリトールジエステル、バルミチン酸ジペンタエリスリトールジエステル、ステアリン酸ジペンタエリスリトールジエステル、イソステアリン酸ジペンタエリスリトールジエステル、オレイン酸ジペンタエリスリトールジエステル、ベヘニン酸ジペンタエリスリトールジエステル、シクロヘキサンカルボン酸ジペンタエリスリトールジエステル、フェニル酢酸ジペンタエリスリトールジエステル、
酪酸ジペンタエリスリトールトリエステル、吉草酸ジペンタエリスリトールトリエステル、カプロン酸ジペンタエリスリトールトリエステル、カプリル酸ジペンタエリスリトールトリエステル、カプリン酸ジペンタエリスリトールトリエステル、ラウリン酸ジペンタエリスリトールトリエステル、ミリスチン酸ジペンタエリスリトールトリエステル、バルミチン酸ジペンタエリスリトールトリエステル、ステアリン酸ジペンタエリスリトールトリエステル、イソステアリン酸ジペンタエリスリトールトリエステル、オレイン酸ジペンタエリスリトールトリエステル、ベヘニン酸ジペンタエリスリトールトリエステル、シクロヘキサンカルボン酸ジペンタエリスリトールトリエステル、フェニル酢酸ジペンタエリスリトールトリエステル、
酪酸ジペンタエリスリトールテトラエステル、吉草酸ジペンタエリスリトールテトラエステル、カプロン酸ジペンタエリスリトールテトラエステル、カプリル酸ジペンタエリスリトールテトラエステル、カプリン酸ジペンタエリスリトールテトラエステル、ラウリン酸ジペンタエリスリトールテトラエステル、ミリスチン酸ジペンタエリスリトールテトラエステル、バルミチン酸ジペンタエリスリトールテトラエステル、ステアリン酸ジペンタエリスリトールテトラエステル、イソステアリン酸ジペンタエリスリトールテトラエステル、オレイン酸ジペンタエリスリトールテトラエステル、ベヘニン酸ジペンタエリスリトールテトラエステル、シクロヘキサンカルボン酸ジペンタエリスリトールテトラエステル、フェニル酢酸ジペンタエリスリトールテトラエステル、ならびにこれらのエチレンオキサイド付加物、プロピレンオキサイド付加物、およびブチロラクトン付加物などが挙げられる。
【０２２７】
上記一般式（３０９）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２２８】
ＦＧが上記一般式（３１０）で表される界面活性剤としては、例えば、酪酸グリセリンモノエステル、吉草酸グリセリンモノエステル、カプロン酸グリセリンモノエステル、カプリル酸グリセリンモノエステル、カプリン酸グリセリンモノエステル、ラウリン酸グリセリンモノエステル、ミリスチン酸グリセリンモノエステル、バルミチン酸グリセリンモノエステル、ステアリン酸グリセリンモノエステル、イソステアリン酸グリセリンモノエステル、オレイン酸グリセリンモノエステル、ベヘニン酸グリセリンモノエステル、シクロヘキサンカルボン酸グリセリンモノエステル、フェニル酢酸グリセリンモノエステル、グリセリンブチルエーテル、グリセリンペンチルエーテル、グリセリンヘキシルエーテル、グリセリンヘプチルエーテル、グリセリンオクチルエーテル、グリセリンノニルエーテル、グリセリンデシルエーテル、グリセリンウンデシルエーテル、グリセリンドデシルエーテル、グリセリントリデシルテトラデシルエーテル、グリセリンペンタデシルエーテル、グリセリンヘキサデシルエーテル、グリセリンヘプタデシルエーテル、グリセリンオクタデシルエーテル、グリセリンノナデシルエーテル、グリセリンイコサニルエーテル、
グリセリン−ブチルオキシエチルエーテル、グリセリン−ペンチルオキシエチルエーテル、グリセリン−ヘキシルオキシエチルエーテル、グリセリン−ヘプチルオキシエチルエーテル、グリセリン−オクチルオキシエチルエーテル、グリセリン−ノニルオキシエチルエーテル、グリセリン−デシルオキシエチルエーテル、グリセリン−ウンデシルオキシエチルエーテル、グリセリン−ドデシルオキシエチルエーテル、グリセリン−トリデシルテトラデシルオキシエチルエーテル、グリセリン−ペンタデシルオキシエチルエーテル、グリセリン−ヘキサデシルオキシエチルエーテル、グリセリン−ヘプタデシルオキシエチルエーテル、グリセリン−オクタデシルオキシエチルエーテル、グリセリン−ノナデシルオキシエチルエーテル、グリセリン−イコサニルオキシエチルエーテル、
酪酸ジグリセリンモノエステル、吉草酸ジグリセリンモノエステル、カプロン酸ジグリセリンモノエステル、カプリル酸ジグリセリンモノエステル、カプリン酸ジグリセリンモノエステル、ラウリン酸ジグリセリンモノエステル、ミリスチン酸ジグリセリンモノエステル、バルミチン酸ジグリセリンモノエステル、ステアリン酸ジグリセリンモノエステル、イソステアリン酸ジグリセリンモノエステル、オレイン酸ジグリセリンモノエステル、ベヘニン酸ジグリセリンモノエステル、シクロヘキサンカルボン酸ジグリセリンモノエステル、フェニル酢酸ジグリセリンモノエステル、
酪酸チオグリセリンモノチオエステル、吉草酸チオグリセリンモノチオエステル、カプロン酸チオグリセリンモノチオエステル、カプリル酸チオグリセリンモノチオエステル、カプリン酸チオグリセリンモノチオエステル、ラウリン酸チオグリセリンモノチオエステル、ミリスチン酸チオグリセリンモノチオエステル、バルミチン酸チオグリセリンモノチオエステル、ステアリン酸チオグリセリンモノチオエステル、イソステアリン酸チオグリセリンモノチオエステル、オレイン酸チオグリセリンモノチオエステル、ベヘニン酸チオグリセリンモノチオエステル、シクロヘキサンカルボン酸チオグリセリンモノチオエステル、フェニル酢酸チオグリセリンモノチオエステル、
１−酪酸アミド−２，３−プロパンジオール、１−吉草酸アミド−２，３−プロパンジオール、１−カプロン酸アミド−２，３−プロパンジオール、１−カプリル酸アミド−２，３−プロパンジオール、１−カプリン酸アミド−２，３−プロパンジオール、１−ラウリン酸アミド−２，３−プロパンジオール、１−ミリスチン酸アミド−２，３−プロパンジオール、１−バルミチン酸アミド−２，３−プロパンジオール、１−ステアリン酸アミド−２，３−プロパンジオール、１−イソステアリン酸アミド−２，３−プロパンジオール、１−オレイン酸アミド−２，３−プロパンジオール、１−ベヘニン酸アミド−２，３−プロパンジオール、１−シクロヘキサンカルボン酸アミド−２，３−プロパンジオール、１−フェニル酢酸アミド−２，３−プロパンジオール、
酪酸ソルビトールモノエステル、吉草酸ソルビトールモノエステル、カプロン酸ソルビトールモノエステル、カプリル酸ソルビトールモノエステル、カプリン酸ソルビトールモノエステル、ラウリン酸ソルビトールモノエステル、ミリスチン酸ソルビトールモノエステル、バルミチン酸ソルビトールモノエステル、ステアリン酸ソルビトールモノエステル、イソステアリン酸ソルビトールモノエステル、オレイン酸ソルビトールモノエステル、ベヘニン酸ソルビトールモノエステル、シクロヘキサンカルボン酸ソルビトールモノエステル、フェニル酢酸ソルビトールモノエステル、
酪酸ソルビトールジエステル、吉草酸ソルビトールジエステル、カプロン酸ソルビトールジエステル、カプリル酸ソルビトールジエステル、カプリン酸ソルビトールジエステル、ラウリン酸ソルビトールジエステル、ミリスチン酸ソルビトールジエステル、バルミチン酸ソルビトールジエステル、ステアリン酸ソルビトールジエステル、イソステアリン酸ソルビトールジエステル、オレイン酸ソルビトールジエステル、ベヘニン酸ソルビトールジエステル、シクロヘキサンカルボン酸ソルビトールジエステル、フェニル酢酸ソルビトールジエステル、
酪酸マンニトールモノエステル、吉草酸マンニトールモノエステル、カプロン酸マンニトールモノエステル、カプリル酸マンニトールモノエステル、カプリン酸マンニトールモノエステル、ラウリン酸マンニトールモノエステル、ミリスチン酸マンニトールモノエステル、バルミチン酸マンニトールモノエステル、ステアリン酸マンニトールモノエステル、イソステアリン酸マンニトールモノエステル、オレイン酸マンニトールモノエステル、ベヘニン酸マンニトールモノエステル、シクロヘキサンカルボン酸マンニトールモノエステル、フェニル酢酸マンニトールモノエステル、
酪酸マンニトールジエステル、吉草酸マンニトールジエステル、カプロン酸マンニトールジエステル、カプリル酸マンニトールジエステル、カプリン酸マンニトールジエステル、ラウリン酸マンニトールジエステル、ミリスチン酸マンニトールジエステル、バルミチン酸マンニトールジエステル、ステアリン酸マンニトールジエステル、イソステアリン酸マンニトールジエステル、オレイン酸マンニトールジエステル、ベヘニン酸マンニトールジエステル、シクロヘキサンカルボン酸マンニトールジエステル、フェニル酢酸マンニトールジエステル、
酪酸マンニトールトリエステル、吉草酸マンニトールトリエステル、カプロン酸マンニトールトリエステル、カプリル酸マンニトールトリエステル、カプリン酸マンニトールトリエステル、ラウリン酸マンニトールトリエステル、ミリスチン酸マンニトールトリエステル、バルミチン酸マンニトールトリエステル、ステアリン酸マンニトールトリエステル、イソステアリン酸マンニトールトリエステル、オレイン酸マンニトールトリエステル、ベヘニン酸マンニトールトリエステル、シクロヘキサンカルボン酸マンニトールトリエステル、フェニル酢酸マンニトールトリエステル、
酪酸マンニトールテトラエステル、吉草酸マンニトールテトラエステル、カプロン酸マンニトールテトラエステル、カプリル酸マンニトールテトラエステル、カプリン酸マンニトールテトラエステル、ラウリン酸マンニトールテトラエステル、ミリスチン酸マンニトールテトラエステル、バルミチン酸マンニトールテトラエステル、ステアリン酸マンニトールテトラエステル、イソステアリン酸マンニトールテトラエステル、オレイン酸マンニトールテトラエステル、ベヘニン酸マンニトールテトラエステル、シクロヘキサンカルボン酸マンニトールテトラエステル、フェニル酢酸マンニトールテトラエステル、ならびにこれらのエチレンオキサイド付加物、プロピレンオキサイド付加物、およびブチロラクトン付加物などが挙げられる。
【０２２９】
上記一般式（３１０）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２３０】
ＦＧが上記一般式（３１２）で表される界面活性剤としては、例えば、酪酸リボース、吉草酸リボース、カプロン酸リボース、カプリル酸リボース、カプリン酸リボース、ラウリン酸リボース、ミリスチン酸リボース、バルミチン酸リボース、ステアリン酸リボース、イソステアリン酸リボース、オレイン酸リボース、ベヘニン酸リボース、シクロヘキサンカルボン酸リボース、フェニル酢酸リボース、
酪酸アスコルビン酸、吉草酸アスコルビン酸、カプロン酸アスコルビン酸、カプリル酸アスコルビン酸、カプリン酸アスコルビン酸、ラウリン酸アスコルビン酸、ミリスチン酸アスコルビン酸、バルミチン酸アスコルビン酸、ステアリン酸アスコルビン酸、イソステアリン酸アスコルビン酸、オレイン酸アスコルビン酸、ベヘニン酸アスコルビン酸、シクロヘキサンカルボン酸アスコルビン酸、フェニル酢酸アスコルビン酸、
酪酸キシロール、吉草酸キシロール、カプロン酸キシロール、カプリル酸キシロール、カプリン酸キシロール、ラウリン酸キシロール、ミリスチン酸キシロール、バルミチン酸キシロール、ステアリン酸キシロール、イソステアリン酸キシロール、オレイン酸キシロール、ベヘニン酸キシロール、シクロヘキサンカルボン酸キシロール、フェニル酢酸キシロール、
酪酸ソルビタン、吉草酸ソルビタン、カプロン酸ソルビタン、カプリル酸ソルビタン、カプリン酸ソルビタン、ラウリン酸ソルビタン、ミリスチン酸ソルビタン、バルミチン酸ソルビタン、ステアリン酸ソルビタン、イソステアリン酸ソルビタン、オレイン酸ソルビタン、ベヘニン酸ソルビタン、シクロヘキサンカルボン酸ソルビタン、フェニル酢酸ソルビタン、
酪酸グルコース、吉草酸グルコース、カプロン酸グルコース、カプリル酸グルコース、カプリン酸グルコース、ラウリン酸グルコース、ミリスチン酸グルコース、バルミチン酸グルコース、ステアリン酸グルコース、イソステアリン酸グルコース、オレイン酸グルコース、ベヘニン酸グルコース、シクロヘキサンカルボン酸グルコース、フェニル酢酸グルコース、
酪酸グルコノ−１，５−ラクトン、吉草酸グルコノ−１，５−ラクトン、カプロン酸グルコノ−１，５−ラクトン、カプリル酸グルコノ−１，５−ラクトン、カプリン酸グルコノ−１，５−ラクトン、ラウリン酸グルコノ−１，５−ラクトン、ミリスチン酸グルコノ−１，５−ラクトン、バルミチン酸グルコノ−１，５−ラクトン、ステアリン酸グルコノ−１，５−ラクトン、イソステアリン酸グルコノ−１，５−ラクトン、オレイン酸グルコノ−１，５−ラクトン、ベヘニン酸グルコノ−１，５−ラクトン、シクロヘキサンカルボン酸グルコノ−１，５−ラクトン、フェニル酢酸グルコノ−１，５−ラクトン、ならびにこれらのエチレンオキサイド付加物、プロピレンオキサイド付加物、ブチロラクトン付加物、およびこれらを脱水縮合した多量体などが挙げられる。
【０２３１】
上記一般式（３１２）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２３２】
ＦＧが上記一般式（３１３）で表される界面活性剤としては、例えば、酪酸ショ糖、吉草酸ショ糖、カプロン酸ショ糖、カプリル酸ショ糖、カプリン酸ショ糖、ラウリン酸ショ糖、ミリスチン酸ショ糖、バルミチン酸ショ糖、ステアリン酸ショ糖、イソステアリン酸ショ糖、オレイン酸ショ糖、ベヘニン酸ショ糖、シクロヘキサンカルボン酸ショ糖、フェニル酢酸ショ糖、ならびにこれらのエチレンオキサイド付加物、プロピレンオキサイド付加物、ブチロラクトン付加物、およびこれらを脱水縮合した多量体などが挙げられる。
【０２３３】
ＦＧが一般式（３１３）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２３４】
ＦＧが一般式（３０９）〜（３１３）で表される水酸基を２個以上有する界面活性剤の中では、ＦＧが一般式（３１０）および（３１２）で表される界面活性剤が比較的好ましい。
【０２３５】
上記ＦＧとなる、カチオン性親水基を含む基としては、例えば、下記一般式（３１４）〜（３１９）で表される親水基が挙げられる。
【０２３６】
【化７２】
2015087810.tif 000074
上記式（３１４）中、ＡＡ（−）は、ハロゲンイオン、蟻酸イオン、酢酸イオン、硫酸イオン、硫酸水素イオン、燐酸イオン、または燐酸水素イオンを表し、Ｒ10およびＲ20は独立して、水素原子、炭素数１〜４のアルキル基、水酸基、または炭素数１〜４のヒドロキシアルキル基を表し、＃３は式（３００）のＲに含まれる炭素原子に結合する結合手を表す。
【０２３７】
【化７３】
2015087810.tif 000075
上記式（３１５）中、Ｒ10は、水素原子、炭素数１〜４のアルキル基、水酸基、または炭素数１〜４のヒドロキシアルキル基を表し、＃３は式（３００）のＲに含まれる炭素原子に結合する結合手を表す。
【０２３８】
【化７４】
2015087810.tif 000076
上記式（３１６）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。
【０２３９】
【化７５】
2015087810.tif 000077
上記式（３１７）中、ＡＡ（−）は、ハロゲンイオン、蟻酸イオン、酢酸イオン、硫酸イオン、硫酸水素イオン、燐酸イオン、または燐酸水素イオンを表し、Ｒ6〜Ｒ8は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。
【０２４０】
【化７６】
2015087810.tif 000078
上記式（３１８）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲ（に含まれる炭素原子）に結合する結合手を表す。
【０２４１】
【化７７】
2015087810.tif 000079
上記式（３１９）中、Ｒ6およびＲ7は、それぞれ独立して、水素原子、炭素数１〜２０のアルキル基、アルキルアリール基、アルキルベンジル基、アルキルシクロアルキル基、アルキルシクロアルキルメチル基、シクロアルキル基、フェニル基、またはベンジル基を表し、＃３は式（３００）のＲに含まれる炭素原子に結合する結合手を表す。なお、上記式（３１９）中、Ｎ→ＯはＮ+−Ｏ-、またはＮ＝Ｏとも表記される基である。
【０２４２】
ＦＧが上記一般式（３１４）で表される界面活性剤としては、例えば、２−オクチル−Ｎ−ヒドロキシエチル−Ｎ−メチル−イミダゾリンクロライド、２−オクチル−Ｎ−ヒドロキシエチルイミダゾリンクロライド、２−オクチル−Ｎ−ヒドロキシエチル−Ｎ−エチル−イミダゾリンクロライド、２−オクチル−Ｎ−ヒドロキシエチル−Ｎ−プロピル−イミダゾリンクロライド、２−オクチル−Ｎ−ヒドロキシエチル−Ｎ−ブチル−イミダゾリンクロライド、
２−デシル−Ｎ−ヒドロキシエチル−Ｎ−メチル−イミダゾリンクロライド、２−デシル−Ｎ−ヒドロキシエチルイミダゾリンクロライド、２−デシル−Ｎ−ヒドロキシエチル−Ｎ−エチル−イミダゾリンクロライド、２−デシル−Ｎ−ヒドロキシエチル−Ｎ−プロピル−イミダゾリンクロライド、２−デシル−Ｎ−ヒドロキシエチル−Ｎ−ブチル−イミダゾリンクロライド、
２−ドデシル−Ｎ−ヒドロキシエチル−Ｎ−メチル−イミダゾリンクロライド、２−ドデシル−Ｎ−ヒドロキシエチルイミダゾリンクロライド、２−ドデシル−Ｎ−ヒドロキシエチル−Ｎ−エチル−イミダゾリンクロライド、２−ドデシル−Ｎ−ヒドロキシエチル−Ｎ−プロピル−イミダゾリンクロライド、２−ドデシル−Ｎ−ヒドロキシエチル−Ｎ−ブチル−イミダゾリンクロライド、
２−テトラデシルＮ−ヒドロキシエチル−Ｎ−メチル−イミダゾリンクロライド、２−テトラデシルＮ−ヒドロキシエチルイミダゾリンクロライド、２−テトラデシルＮ−ヒドロキシエチル−Ｎ−エチル−イミダゾリンクロライド、２−テトラデシルＮ−ヒドロキシエチル−Ｎ−プロピル−イミダゾリンクロライド、２−テトラデシルＮ−ヒドロキシエチル−Ｎ−ブチル−イミダゾリンクロライド、
２−オクタデシルＮ−ヒドロキシエチル−Ｎ−メチル−イミダゾリンクロライド、２−オクタデシルＮ−ヒドロキシエチルイミダゾリンクロライド、２−オクタデシルＮ−ヒドロキシエチル−Ｎ−エチル−イミダゾリンクロライド、２−オクタデシルＮ−ヒドロキシエチル−Ｎ−プロピル−イミダゾリンクロライド、２−オクタデシルＮ−ヒドロキシエチル−Ｎ−ブチル−イミダゾリンクロライド、
２−イコサニルＮ−ヒドロキシエチル−Ｎ−メチル−イミダゾリンクロライド、２−イコサニルＮ−ヒドロキシエチルイミダゾリンクロライド、２−イコサニルＮ−ヒドロキシエチル−Ｎ−エチル−イミダゾリンクロライド、２−イコサニルＮ−ヒドロキシエチル−Ｎ−プロピル−イミダゾリンクロライド、２−イコサニルＮ−ヒドロキシエチル−Ｎ−ブチル−イミダゾリンクロライド、２−オクチル−Ｎ−ヒドロキシエチル−Ｎ−メチル−イミダゾリンブロマイド、２−オクチル−Ｎ−ヒドロキシエチルイミダゾリンブロマイド、２−オクチル−Ｎ−ヒドロキシエチル−Ｎ−エチル−イミダゾリンブロマイド、２−オクチル−Ｎ−ヒドロキシエチル−Ｎ−プロピル−イミダゾリンブロマイド、２−オクチル−Ｎ−ヒドロキシエチル−Ｎ−ブチル−イミダゾリンブロマイド、
２−デシル−Ｎ−ヒドロキシエチル−Ｎ−メチル−イミダゾリンブロマイド、２−デシル−Ｎ−ヒドロキシエチルイミダゾリンブロマイド、２−デシル−Ｎ−ヒドロキシエチル−Ｎ−エチル−イミダゾリンブロマイド、２−デシル−Ｎ−ヒドロキシエチル−Ｎ−プロピル−イミダゾリンブロマイド、２−デシル−Ｎ−ヒドロキシエチル−Ｎ−ブチル−イミダゾリンブロマイド、
２−ドデシル−Ｎ−ヒドロキシエチル−Ｎ−メチル−イミダゾリンブロマイド、２−ドデシル−Ｎ−ヒドロキシエチルイミダゾリンブロマイド、２−ドデシル−Ｎ−ヒドロキシエチル−Ｎ−エチル−イミダゾリンブロマイド、２−ドデシル−Ｎ−ヒドロキシエチル−Ｎ−プロピル−イミダゾリンブロマイド、２−ドデシル−Ｎ−ヒドロキシエチル−Ｎ−ブチル−イミダゾリンブロマイド、２−ドテトラデシルＮ−ヒドロキシエチル−Ｎ−メチル−イミダゾリンブロマイド、
２−テトラデシルＮ−ヒドロキシエチルイミダゾリンブロマイド、２−テトラデシルＮ−ヒドロキシエチル−Ｎ−エチル−イミダゾリンブロマイド、２−テトラデシルＮ−ヒドロキシエチル−Ｎ−プロピル−イミダゾリンブロマイド、２−テトラデシルＮ−ヒドロキシエチル−Ｎ−ブチル−イミダゾリンブロマイド、
２−オクタデシルＮ−ヒドロキシエチル−Ｎ−メチル−イミダゾリンブロマイド、２−オクタデシルＮ−ヒドロキシエチルイミダゾリンブロマイド、２−オクタデシルＮ−ヒドロキシエチル−Ｎ−エチル−イミダゾリンブロマイド、２−オクタデシルＮ−ヒドロキシエチル−Ｎ−プロピル−イミダゾリンブロマイド、２−オクタデシルＮ−ヒドロキシエチル−Ｎ−ブチル−イミダゾリンブロマイド、
２−イコサニルＮ−ヒドロキシエチル−Ｎ−メチル−イミダゾリンブロマイド、２−イコサニルＮ−ヒドロキシエチルイミダゾリンブロマイド、２−イコサニルＮ−ヒドロキシエチル−Ｎ−エチル−イミダゾリンブロマイド、２−イコサニルＮ−ヒドロキシエチル−Ｎ−プロピル−イミダゾリンブロマイド、２−イコサニルＮ−ヒドロキシエチル−Ｎ−ブチル−イミダゾリンブロマイド、ならびにこれらのエチレンオキサイド付加物、プロピレンオキサイド付加物、およびカプロラクトン付加物などが挙げられる。
【０２４３】
ＦＧが一般式（３１４）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２４４】
ＦＧが上記一般式（３１５）で表される界面活性剤としては、例えば、２−オクチル−Ｎ−カルボキシメチル−Ｎ−メチル−イミダゾリニウムベタイン、２−オクチルＮ−カルボキシメチル−イミダゾリニウムベタイン、２−オクチル−Ｎ−カルボキシメチル−Ｎ−エチル−イミダゾリニウムベタイン、２−オクチル−Ｎ−カルボキシメチル−Ｎ−プロピル−イミダゾリニウムベタイン、２−オクチル−Ｎ−カルボキシメチル−Ｎ−ブチル−イミダゾリニウムベタイン、２−オクチル−Ｎ−カルボキシメチル−Ｎ−ヒドロキ−イミダゾリニウムベタイン、２−オクチル−Ｎ−カルボキシメチル−Ｎ−ヒドロキシメチル−イミダゾリニウムベタイン、２−オクチル−Ｎ−カルボキシメチル−Ｎ−ヒドロキシエチル−イミダゾリニウムベタイン、２−オクチル−Ｎ−カルボキシメチル−Ｎ−ヒドロキシプロピル−イミダゾリニウムベタイン、２−オクチル−Ｎ−カルボキシメチル−Ｎ−ヒドロキシブチル−イミダゾリニウムベタイン、
２−ノニル−Ｎ−カルボキシメチル−Ｎ−メチル−イミダゾリニウムベタイン、２−ノニル−Ｎ−カルボキシメチル−イミダゾリニウムベタイン、２−ノニル−Ｎ−カルボキシメチル−Ｎ−エチル−イミダゾリニウムベタイン、２−ノニル−Ｎ−カルボキシメチル−Ｎ−プロピル−イミダゾリニウムベタイン、２−ノニル−Ｎ−カルボキシメチル−Ｎ−ブチル−イミダゾリニウムベタイン、２−ノニル−Ｎ−カルボキシメチル−Ｎ−ヒドロキ−イミダゾリニウムベタイン、２−ノニル−Ｎ−カルボキシメチル−Ｎ−ヒドロキシメチル−イミダゾリニウムベタイン、２−ノニル−Ｎ−カルボキシメチル−Ｎ−ヒドロキシエチル−イミダゾリニウムベタイン、２−ノニル−Ｎ−カルボキシメチル−Ｎ−ヒドロキシプロピル−イミダゾリニウムベタイン、２−ノニル−Ｎ−カルボキシメチル−Ｎ−ヒドロキシブチル−イミダゾリニウムベタイン、
２−デシル−Ｎ−カルボキシメチル−Ｎ−メチル−イミダゾリニウムベタイン、２−デシル−Ｎ−カルボキシメチル−イミダゾリニウムベタイン、２−デシル−Ｎ−カルボキシメチル−Ｎ−エチル−イミダゾリニウムベタイン、２−デシル−Ｎ−カルボキシメチル−Ｎ−プロピル−イミダゾリニウムベタイン、２−デシル−Ｎ−カルボキシメチル−Ｎ−ブチル−イミダゾリニウムベタイン、２−デシル−Ｎ−カルボキシメチル−Ｎ−ヒドロキ−イミダゾリニウムベタイン、２−デシル−Ｎ−カルボキシメチル−Ｎ−ヒドロキシメチル−イミダゾリニウムベタイン、２−デシル−Ｎ−カルボキシメチル−Ｎ−ヒドロキシエチル−イミダゾリニウムベタイン、２−デシル−Ｎ−カルボキシメチル−Ｎ−ヒドロキシプロピル−イミダゾリニウムベタイン、２−デシル−Ｎ−カルボキシメチル−Ｎ−ヒドロキシブチル−イミダゾリニウムベタイン、
２−ドデシル−Ｎ−カルボキシメチル−Ｎ−メチル−イミダゾリニウムベタイン、２−ドデシル−Ｎ−カルボキシメチル−イミダゾリニウムベタイン、２−ドデシル−Ｎ−カルボキシメチル−Ｎ−エチル−イミダゾリニウムベタイン、２−ドデシル−Ｎ−カルボキシメチル−Ｎ−プロピル−イミダゾリニウムベタイン、２−ドデシル−Ｎ−カルボキシメチル−Ｎ−ブチル−イミダゾリニウムベタイン、２−ドデシル−Ｎ−カルボキシメチル−Ｎ−ヒドロキ−イミダゾリニウムベタイン、２−ドデシル−Ｎ−カルボキシメチル−Ｎ−ヒドロキシメチル−イミダゾリニウムベタイン、２−ドデシル−Ｎ−カルボキシメチル−Ｎ−ヒドロキシエチル−イミダゾリニウムベタイン、２−ドデシル−Ｎ−カルボキシメチル−Ｎ−ヒドロキシプロピル−イミダゾリニウムベタイン、２−ドデシル−Ｎ−カルボキシメチル−Ｎ−ヒドロキシブチル−イミダゾリニウムベタイン、
２−テトラデシル−Ｎ−カルボキシメチル−Ｎ−メチル−イミダゾリニウムベタイン、２−テトラデシル−Ｎ−カルボキシメチル−イミダゾリニウムベタイン、２−テトラデシル−Ｎ−カルボキシメチル−Ｎ−エチル−イミダゾリニウムベタイン、２−テトラデシル−Ｎ−カルボキシメチル−Ｎ−プロピル−イミダゾリニウムベタイン、２−テトラデシル−Ｎ−カルボキシメチル−Ｎ−ブチル−イミダゾリニウムベタイン、２−テトラデシル−Ｎ−カルボキシメチル−Ｎ−ヒドロキ−イミダゾリニウムベタイン、２−テトラデシル−Ｎ−カルボキシメチル−Ｎ−ヒドロキシメチル−イミダゾリニウムベタイン、２−テトラデシル−Ｎ−カルボキシメチル−Ｎ−ヒドロキシエチル−イミダゾリニウムベタイン、２−テトラデシル−Ｎ−カルボキシメチル−Ｎ−ヒドロキシプロピル−イミダゾリニウムベタイン、２−テトラデシル−Ｎ−カルボキシメチル−Ｎ−ヒドロキシブチル−イミダゾリニウムベタイン、
２−ヘキサデシル−Ｎ−カルボキシメチル−Ｎ−メチル−イミダゾリニウムベタイン、２−ヘキサデシル−Ｎ−カルボキシメチル−イミダゾリニウムベタイン、２−ヘキサデシル−Ｎ−カルボキシメチル−Ｎ−エチル−イミダゾリニウムベタイン、２−ヘキサデシル−Ｎ−カルボキシメチル−Ｎ−プロピル−イミダゾリニウムベタイン、２−ヘキサデシル−Ｎ−カルボキシメチル−Ｎ−ブチル−イミダゾリニウムベタイン、２−ヘキサデシル−Ｎ−カルボキシメチル−Ｎ−ヒドロキ−イミダゾリニウムベタイン、２−ヘキサデシル−Ｎ−カルボキシメチル−Ｎ−ヒドロキシメチル−イミダゾリニウムベタイン、２−ヘキサデシル−Ｎ−カルボキシメチル−Ｎ−ヒドロキシエチル−イミダゾリニウムベタイン、２−ヘキサデシル−Ｎ−カルボキシメチル−Ｎ−ヒドロキシプロピル−イミダゾリニウムベタイン、２−ヘキサデシル−Ｎ−カルボキシメチル−Ｎ−ヒドロキシブチル−イミダゾリニウムベタイン、
２−オクタデシル−Ｎ−カルボキシメチル−Ｎ−メチル−イミダゾリニウムベタイン、２−オクタデシル−Ｎ−カルボキシメチル−イミダゾリニウムベタイン、２−オクタデシル−Ｎ−カルボキシメチル−Ｎ−エチル−イミダゾリニウムベタイン、２−オクタデシル−Ｎ−カルボキシメチル−Ｎ−プロピル−イミダゾリニウムベタイン、２−オクタデシル−Ｎ−カルボキシメチル−Ｎ−ブチル−イミダゾリニウムベタイン、２−オクタデシル−Ｎ−カルボキシメチル−Ｎ−ヒドロキ−イミダゾリニウムベタイン、２−オクタデシル−Ｎ−カルボキシメチル−Ｎ−ヒドロキシメチル−イミダゾリニウムベタイン、２−オクタデシル−Ｎ−カルボキシメチル−Ｎ−ヒドロキシエチル−イミダゾリニウムベタイン、２−オクタデシル−Ｎ−カルボキシメチル−Ｎ−ヒドロキシプロピル−イミダゾリニウムベタイン、２−オクタデシル−Ｎ−カルボキシメチル−Ｎ−ヒドロキシブチル−イミダゾリニウムベタイン、ならびにこれらのエチレンオキサイド付加物、プロピレンオキサイド付加物、カプロラクトン付加物、ハロゲン化水素付加物、カルボン付加物、アンモニア付加物、アミン付加物、アルカリ金属水酸化物付加物、およびアルカリ土類金属水酸化物付加物などが挙げられる。
【０２４５】
ＦＧが一般式（３１５）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２４６】
ＦＧが上記一般式（３１６）で表される界面活性剤としては、例えば、オクチル−トリメチルアンモニウムクロライド、ノニル−トリメチルアンモニウムクロライド、デシル−トリメチルアンモニウムクロライド、ドデシル−トリメチルアンモニウムクロライド、テトラデシル−トリメチルアンモニウムクロライド、ヘキサデシル−トリメチルアンモニウムクロライド、オクタデシル−トリメチルアンモニウムクロライド、イコサニル−トリメチルアンモニウムクロライド、
オクチル−ベンジルジメチルアンモニウムクロライド、ノニル−ベンジルジメチルアンモニウムクロライド、デシル−ベンジルジメチルアンモニウムクロライド、ドデシル−ベンジルジメチルアンモニウムクロライド、テトラデシル−ベンジルジメチルアンモニウムクロライド、ヘキサデシル−ベンジルジメチルアンモニウムクロライド、オクタデシル−ベンジルジメチルアンモニウムクロライド、イコサニル−ベンジルジメチルアンモニウムクロライド、
オクチル−ドデシルジメチルアンモニウムクロライド、ノニル−ドデシルジメチルアンモニウムクロライド、デシル−ドデシルジメチルアンモニウムクロライド、ドデシル−ドデシルジメチルアンモニウムクロライド、テトラデシル−ドデシルジメチルアンモニウムクロライド、ヘキサデシル−ドデシルジメチルアンモニウムクロライド、オクタデシル−ドデシルジメチルアンモニウムクロライド、イコサニル−ドデシルジメチルアンモニウムクロライド、
オクチル−オクタデシルジメチルアンモニウムクロライド、ノニル−オクタデシルジメチルアンモニウムクロライド、デシル−オクタデシルジメチルアンモニウムクロライド、ドデシル−オクタデシルジメチルアンモニウムクロライド、テトラデシル−オクタデシルジメチルアンモニウムクロライド、ヘキサデシル−オクタデシルジメチルアンモニウムクロライド、オクタデシル−オクタデシルジメチルアンモニウムクロライド、イコサニル−オクタデシルジメチルアンモニウムクロライド、
オクチル−トリメチルアンモニウムブロマイド、ノニル−トリメチルアンモニウムブロマイド、デシル−トリメチルアンモニウムブロマイド、ドデシル−トリメチルアンモニウムブロマイド、テトラデシル−トリメチルアンモニウムブロマイド、ヘキサデシル−トリメチルアンモニウムブロマイド、オクタデシル−トリメチルアンモニウムブロマイド、イコサニル−トリメチルアンモニウムブロマイド、
オクチル−ベンジルジメチルアンモニウムブロマイド、ノニル−ベンジルジメチルアンモニウムブロマイド、デシル−ベンジルジメチルアンモニウムブロマイド、ドデシル−ベンジルジメチルアンモニウムブロマイド、テトラデシル−ベンジルジメチルアンモニウムブロマイド、ヘキサデシル−ベンジルジメチルアンモニウムブロマイド、オクタデシル−ベンジルジメチルアンモニウムブロマイド、イコサニル−ベンジルジメチルアンモニウムブロマイド、
オクチル−ドデシルジメチルアンモニウムブロマイド、ノニル−ドデシルジメチルアンモニウムブロマイド、デシル−ドデシルジメチルアンモニウムブロマイド、ドデシル−ドデシルジメチルアンモニウムブロマイド、テトラデシル−ドデシルジメチルアンモニウムブロマイド、ヘキサデシル−ドデシルジメチルアンモニウムブロマイド、オクタデシル−ドデシルジメチルアンモニウムブロマイド、イコサニル−ドデシルジメチルアンモニウムブロマイド、
オクチル−オクタデシルジメチルアンモニウムブロマイド、ノニル−オクタデシルジメチルアンモニウムブロマイド、デシル−オクタデシルジメチルアンモニウムブロマイド、ドデシル−オクタデシルジメチルアンモニウムブロマイド、テトラデシル−オクタデシルジメチルアンモニウムブロマイド、ヘキサデシル−オクタデシルジメチルアンモニウムブロマイド、オクタデシル−オクタデシルジメチルアンモニウムブロマイド、イコサニル−オクタデシルジメチルアンモニウムブロマイド、
ジブチル−ジメチル−アンモニウムクロライド、ジペンチル−ジメチル−アンモニウムクロライド、ジヘキシル−ジメチル−アンモニウムクロライド、ジペンチル−ジメチル−アンモニウムクロライド、ジオクチル−ジメチル−アンモニウムクロライド、ジノニル−ジメチル−アンモニウムクロライド、ジデシル−ジメチル−アンモニウムクロライド、ジウンデシル−ジメチル−アンモニウムクロライド、ジトリデシル−ジメチル−アンモニウムクロライド、ジテトラデシル−ジメチル−アンモニウムクロライド、ジペンタデシル−ジメチル−アンモニウムクロライド、ジヘキサデシル−ジメチル−アンモニウムクロライド、ジヘプタデシル−ジメチル−アンモニウムクロライド、ジオクタデシル−ジメチル−アンモニウムクロライド、ジノナデシル−ジメチル−アンモニウムクロライド、ジイコサニル−ジメチル−アンモニウムクロライド、
ジブチル−ジメチル−アンモニウムブロマイド、ジペンチル−ジメチル−アンモニウムブロマイド、ジヘキシル−ジメチル−アンモニウムブロマイド、ジペンチル−ジメチル−アンモニウムブロマイド、ジオクチル−ジメチル−アンモニウムブロマイド、ジノニル−ジメチル−アンモニウムブロマイド、ジデシル−ジメチル−アンモニウムブロマイド、ジウンデシル−ジメチル−アンモニウムブロマイド、ジトリデシル−ジメチル−アンモニウムブロマイド、ジテトラデシル−ジメチル−アンモニウムブロマイド、ジペンタデシル−ジメチル−アンモニウムブロマイド、ジヘキサデシル−ジメチル−アンモニウムブロマイド、ジヘプタデシル−ジメチル−アンモニウムブロマイド、ジオクタデシル−ジメチル−アンモニウムブロマイド、ジノナデシル−ジメチル−アンモニウムブロマイド、ジイコサニル−ジメチル−アンモニウムブロマイドなどが挙げられる。
【０２４７】
ＦＧが一般式（３１６）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２４８】
ＦＧが上記一般式（３１７）で表される界面活性剤としては、例えば、オクチル−２−ヒドロキシエチル−トリメチルアンモニウムクロライド、ノニル−２−ヒドロキシエチル−トリメチルアンモニウムクロライド、デシル−２−ヒドロキシエチル−トリメチルアンモニウムクロライド、ドデシル−２−ヒドロキシエチル−トリメチルアンモニウムクロライド、テトラデシル−２−ヒドロキシエチル−トリメチルアンモニウムクロライド、ヘキサデシル−２−ヒドロキシエチル−トリメチルアンモニウムクロライド、オクタデシル−２−ヒドロキシエチル−トリメチルアンモニウムクロライド、イコサニル−２−ヒドロキシエチル−トリメチルアンモニウムクロライド、
オクチル−２−ヒドロキシエチル−ベンジルジメチルアンモニウムクロライド、ノニル−２−ヒドロキシエチル−ベンジルジメチルアンモニウムクロライド、デシル−２−ヒドロキシエチル−ベンジルジメチルアンモニウムクロライド、ドデシル−２−ヒドロキシエチル−ベンジルジメチルアンモニウムクロライド、テトラデシル−２−ヒドロキシエチル−ベンジルジメチルアンモニウムクロライド、ヘキサデシル−２−ヒドロキシエチル−ベンジルジメチルアンモニウムクロライド、オクタデシル−２−ヒドロキシエチル−ベンジルジメチルアンモニウムクロライド、イコサニル−２−ヒドロキシエチル−ベンジルジメチルアンモニウムクロライド、
オクチル−２−ヒドロキシエチル−シクロヘキシルジメチルアンモニウムクロライド、ノニル−２−ヒドロキシエチル−シクロヘキシルジメチルアンモニウムクロライド、デシル−２−ヒドロキシエチル−シクロヘキシルジメチルアンモニウムクロライド、ドデシル−２−ヒドロキシエチル−シクロヘキシルジメチルアンモニウムクロライド、テトラデシル−２−ヒドロキシエチル−シクロヘキシルジメチルアンモニウムクロライド、ヘキサデシル−２−ヒドロキシエチル−シクロヘキシルジメチルアンモニウムクロライド、オクタデシル−２−ヒドロキシエチル−シクロヘキシルジメチルアンモニウムクロライド、イコサニル−２−ヒドロキシエチル−シクロヘキシルジメチルアンモニウムクロライド、
オクチル−２−ヒドロキシエチル−トリメチルアンモニウムブロマイド、ノニル−２−ヒドロキシエチル−トリメチルアンモニウムブロマイド、デシル−２−ヒドロキシエチル−トリメチルアンモニウムブロマイド、ドデシル−２−ヒドロキシエチル−トリメチルアンモニウムブロマイド、テトラデシル−２−ヒドロキシエチル−トリメチルアンモニウムブロマイド、ヘキサデシル−２−ヒドロキシエチル−トリメチルアンモニウムブロマイド、オクタデシル−２−ヒドロキシエチル−トリメチルアンモニウムブロマイド、イコサニル−２−ヒドロキシエチル−トリメチルアンモニウムブロマイド、
オクチル−２−ヒドロキシエチル−ベンジルジメチルアンモニウムブロマイド、ノニル−２−ヒドロキシエチル−ベンジルジメチルアンモニウムブロマイド、デシル−２−ヒドロキシエチル−ベンジルジメチルアンモニウムブロマイド、ドデシル−２−ヒドロキシエチル−ベンジルジメチルアンモニウムブロマイド、テトラデシル−２−ヒドロキシエチル−ベンジルジメチルアンモニウムブロマイド、ヘキサデシル−２−ヒドロキシエチル−ベンジルジメチルアンモニウムブロマイド、オクタデシル−２−ヒドロキシエチル−ベンジルジメチルアンモニウムブロマイド、イコサニル−２−ヒドロキシエチル−ベンジルジメチルアンモニウムブロマイド、
オクチル−２−ヒドロキシエチル−シクロヘキシルジメチルアンモニウムブロマイド、ノニル−２−ヒドロキシエチル−シクロヘキシルジメチルアンモニウムブロマイド、デシル−２−ヒドロキシエチル−シクロヘキシルジメチルアンモニウムブロマイド、ドデシル−２−ヒドロキシエチル−シクロヘキシルジメチルアンモニウムブロマイド、テトラデシル−２−ヒドロキシエチル−シクロヘキシルジメチルアンモニウムブロマイド、ヘキサデシル−２−ヒドロキシエチル−シクロヘキシルジメチルアンモニウムブロマイド、オクタデシル−２−ヒドロキシエチル−シクロヘキシルジメチルアンモニウムブロマイド、イコサニル−２−ヒドロキシエチル−シクロヘキシルジメチルアンモニウムブロマイドなどが挙げられる。
【０２４９】
ＦＧが一般式（３１７）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２５０】
ＦＧが上記一般式（３１８）で表される界面活性剤としては、例えば、ブチル−ジメチルベタイン、ペンチル−ジメチルベタイン、ヘキシル−ジメチルベタイン、ヘプチル−ジメチルベタイン、オクチル−ジメチルベタイン、ノニル−ジメチルベタイン、デシル−ジメチルベタイン、ウンデシル−ジメチルベタイン、ドデシル−ジメチルベタイン、テトラデシル−ジメチルベタイン、トリデシル−ジメチルベタイン、ペンタデシル−ジメチルベタイン、ヘキサデシル−ジメチルベタイン、ヘプタデシル−ジメチルベタイン、オクタデシル−ジメチルベタイン、ノナデシル−ジメチルベタイン、イコサニル−ジメチルベタイン、
ブチル−ベンジルメチルベタイン、ペンチル−ベンジルメチルベタイン、ヘキシル−ベンジルメチルベタイン、ヘプチル−ベンジルメチルベタイン、オクチル−ベンジルメチルベタイン、ノニル−ベンジルメチルベタイン、デシル−ベンジルメチルベタイン、ウンデシル−ベンジルメチルベタイン、ドデシル−ベンジルメチルベタイン、トリデシルベンジルメチルベタイン、テトラデシルベンジルメチルベタイン、ペンタデシル−ベンジルメチルベタイン、ヘキサデシル−ベンジルメチルベタイン、ヘプタデシル−ベンジルメチルベタイン、オクタデシル−ベンジルメチルベタイン、ノナデシル−ベンジルメチルベタイン、イコサニル−ベンジルメチルベタイン、
ブチル−シクロヘキシルメチルベタイン、ペンチル−シクロヘキシルメチルベタイン、ヘキシル−シクロヘキシルメチルベタイン、ヘプチル−シクロヘキシルメチルベタイン、オクチル−シクロヘキシルメチルベタイン、ノニル−シクロヘキシルメチルベタイン、デシル−シクロヘキシルメチルベタイン、ウンデシル−シクロヘキシルメチルベタイン、ドデシル−シクロヘキシルメチルベタイン、トリデシルシクロヘキシルメチルベタイン、テトラデシルシクロヘキシルメチルベタイン、ペンタデシル−シクロヘキシルメチルベタイン、ヘキサデシル−シクロヘキシルメチルベタイン、ヘプタデシル−シクロヘキシルメチルベタイン、オクタデシル−シクロヘキシルメチルベタイン、ノナデシル−シクロヘキシルメチルベタイン、イコサニル−シクロヘキシルメチルベタイン、
ブチル−ドデシルメチルベタイン、ペンチル−ドデシルメチルベタイン、ヘキシル−ドデシルメチルベタイン、ヘプチル−ドデシルメチルベタイン、オクチル−ドデシルメチルベタイン、ノニル−ドデシルメチルベタイン、デシル−ドデシルメチルベタイン、ウンデシル−ドデシルメチルベタイン、ドデシル−ドデシルメチルベタイン、トリデシルドデシルメチルベタイン、テトラデシルドデシルメチルベタイン、ペンタデシル−ドデシルメチルベタイン、ヘキサデシル−ドデシルメチルベタイン、ヘプタデシル−ドデシルメチルベタイン、オクタデシル−ドデシルメチルベタイン、ノナデシル−ドデシルメチルベタイン、イコサニル−ドデシルメチルベタイン、ならびにこれらのハロゲン化水素付加物、カルボン付加物、アンモニア付加物、アミン付加物、アルカリ金属水酸化物付加物、およびアルカリ土類金属水酸化物付加物などが挙げられる。
【０２５１】
ＦＧが一般式（３１８）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２５２】
ＦＧが上記一般式（３１９）で表される界面活性剤としては、例えば、ブチル−ジメチルアミンオキサイド、ペンチル−ジメチルアミンオキサイド、ヘキシル−ジメチルアミンオキサイド、ヘプチル−ジメチルアミンオキサイド、オクチル−ジメチルアミンオキサイド、ノニル−ジメチルアミンオキサイド、デシル−ジメチルアミンオキサイド、ウンデシル−ジメチルアミンオキサイド、ドデシル−ジメチルアミンオキサイド、テトラデシル−ジメチルアミンオキサイド、トリデシル−ジメチルアミンオキサイド、ペンタデシル−ジメチルアミンオキサイド、ヘキサデシル−ジメチルアミンオキサイド、ヘプタデシル−ジメチルアミンオキサイド、オクタデシル−ジメチルアミンオキサイド、ノナデシル−ジメチルアミンオキサイド、イコサニル−ジメチルアミンオキサイド、
ブチル−ベンジルメチルアミンオキサイド、ペンチル−ベンジルメチルアミンオキサイド、ヘキシル−ベンジルメチルアミンオキサイド、ヘプチル−ベンジルメチルアミンオキサイド、オクチル−ベンジルメチルアミンオキサイド、ノニル−ベンジルメチルアミンオキサイド、デシル−ベンジルメチルアミンオキサイド、ウンデシル−ベンジルメチルアミンオキサイド、ドデシル−ベンジルメチルアミンオキサイド、トリデシルベンジルメチルアミンオキサイド、テトラデシルベンジルメチルアミンオキサイド、ペンタデシル−ベンジルメチルアミンオキサイド、へキサデシル−ベンジルメチルアミンオキサイド、ヘプタデシル−ベンジルメチルアミンオキサイド、オクタデシル−ベンジルメチルアミンオキサイド、ノナデシル−ベンジルメチルアミンオキサイド、イコサニル−ベンジルメチルアミンオキサイド、
ブチル−シクロヘキシルメチルアミンオキサイド、ペンチル−シクロヘキシルメチルアミンオキサイド、ヘキシル−シクロヘキシルメチルアミンオキサイド、ヘプチル−シクロヘキシルメチルアミンオキサイド、オクチル−シクロヘキシルメチルアミンオキサイド、ノニル−シクロヘキシルメチルアミンオキサイド、デシル−シクロヘキシルメチルアミンオキサイド、ウンデシル−シクロヘキシルメチルアミンオキサイド、ドデシル−シクロヘキシルメチルアミンオキサイド、トリデシルシクロヘキシルメチルアミンオキサイド、テトラデシルシクロヘキシルメチルアミンオキサイド、ペンタデシル−シクロヘキシルメチルアミンオキサイド、ヘキサデシル−シクロヘキシルメチルアミンオキサイド、ヘプタデシル−シクロヘキシルメチルアミンオキサイド、オクタデシル−シクロヘキシルメチルアミンオキサイド、ノナデシル−シクロヘキシルメチルアミンオキサイド、イコサニル−シクロヘキシルメチルアミンオキサイド、
ブチル−ドデシルメチルアミンオキサイド、ペンチル−ドデシルメチルアミンオキサイド、ヘキシル−ドデシルメチルアミンオキサイド、ヘプチル−ドデシルメチルアミンオキサイド、オクチル−ドデシルメチルアミンオキサイド、ノニル−ドデシルメチルアミンオキサイド、デシル−ドデシルメチルアミンオキサイド、ウンデシル−ドデシルメチルアミンオキサイド、ドデシル−ドデシルメチルアミンオキサイド、トリデシルドデシルメチルアミンオキサイド、テトラデシルドデシルメチルアミンオキサイド、ペンタデシル−ドデシルメチルアミンオキサイド、へキサデシル−ドデシルメチルアミンオキサイド、ヘプタデシル−ドデシルメチルアミンオキサイド、オクタデシル−ドデシルメチルアミンオキサイド、ノナデシル−ドデシルメチルアミンオキサイド、イコサニル−ドデシルメチルアミンオキサイドなどが挙げられる。
【０２５３】
ＦＧが一般式（３１９）で表される界面活性剤の中では、炭素数６〜１００の有機残基を有する化合物が好ましく、炭素数８〜６０の有機残基を有する化合物であればより好ましく、炭素数１０〜４０の有機残基を有する化合物であればさらに好ましい。
【０２５４】
ＦＧが一般式（３１４）〜（３１９）で表されるカチオン性界面活性剤の中では、ＦＧが一般式（３１６）および（３１８）で表される界面活性剤が比較的好ましい。
【０２５５】
本発明の組成物中、上記界面活性剤（ＩＩＩ）は、化合物（Ｉ）及び化合物（ＩＩ）の合計に対して、通常０．０００１〜５０重量％の範囲で含まれ、好ましくは０．００１〜２０重量％の範囲、より好ましくは０．０１〜１０重量％の範囲で含まれる。このような範囲で界面活性剤（ＩＩＩ）が含まれた組成物を重合することにより、上記化合物（Ｉ）に由来する親水基が硬化物の表面に濃縮されやすくなり、例えば硬化物が単層膜である場合には、その表面に親水基が傾斜しやすくなる。
【０２５６】
また、上記界面活性剤（ＩＩＩ）は１種単独で用いてもよいし、２種以上混合して用いてもよい。
【０２５７】
上記化合物（ＩＶ）は、シロキサン結合を有し、さらにその分子量が２００〜１０００，０００であることを特徴とする（ただし、重合性炭素−炭素二重結合を有さず、化合物（Ｉ）および（ＩＩ）とは異なる。）組成物中にこのような化合物（ＩＶ）が含まれることにより、組成物の外気に接する表面における表面エネルギーが低下し、組成物から得られる硬化物、例えば単層膜のレベリング性（表面平滑性）を向上させることができる。
【０２５８】
上記化合物（ＩＶ）の中でも、下記一般式（２００）で示される化合物が好ましい。
【０２５９】
【化７８】
2015087810.tif 000080
上記式（２００）中、ＬとＭはユニット比（モル比）であり、Ｌは０〜０．９９を表し、Ｍは０．１〜１．００を表すとともに、Ｌ＋Ｍ＝１．００を満足する。Ｎは添え字ＬおよびＭが付された大括弧でくくられた２つの基の総数であり、１〜１００００の整数を表す。ｐは１〜３０の整数を表す。ｑおよびｒは、それぞれ独立して０〜１００００の整数を表す。Ｒ4〜Ｒ6は、それぞれ独立して、水素原子、炭素数１〜１０のアルキル基、またはフェニル基を表す。
【０２６０】
上記式（２００）中、ａ1、ａ2およびａ4は、それぞれ独立して、水素原子、炭素数１〜１０のアルキル基、フェニル基、ａ5と結合する結合手、またはａ3と結合する結合手を表すが、ａ1、ａ2およびａ4が化合物（Ｉ）の末端である場合には、それぞれ独立して、水素原子、炭素数１〜１０のアルキル基、またはフェニル基を表す。
【０２６１】
上記式（２００）中、ａ3およびａ5は、それぞれ独立して、水素原子、水酸基、炭素数１〜１０のアルキル基、フェニル基、炭素数１〜１０のアルコキシ基、フェニルオキシ基、ａ1と結合する結合手、ａ2と結合する結合手、またはａ4と結合する結合手を表すが、ａ3およびａ5が化合物（Ｉ）の末端である場合には、それぞれ独立して、水素原子、水酸基、炭素数１〜１０のアルキル基、フェニル基、炭素数１〜１０のアルコキシ基、またはフェニルオキシ基を表す。
【０２６２】
上記一般式（２００）で示される化合物としては、例えば、ジメチルジメトキシシランとポリ（エチレンオキシ）プロピル−メチル−ジメトキシシランとの縮重合物、ジメチルジメトキシシランとポリ（プロピレンオキシ）プロピル−メチル−ジメトキシシランとの縮重合物、ジメチルジメトキシシランとポリ（ブチレンオキシ）プロピル−メチル−ジメトキシシランとの縮重合物、ジメチルジメトキシシランとポリ（ヘキシレンオキシ）プロピル−メチル−ジメトキシシランとの縮重合物、ジメチルジメトキシシランとポリ（プロピレンオキシ）ポリ（エチレンオキシ）プロピル−メチル−ジメトキシシランとの縮重合物、ジエチルジエトキシシランとポリ（エチレンオキシ）プロピル−メチル−ジメトキシシランとの縮重合物、ジエチルジエトキシシランとポリ（プロピレンオキシ）プロピル−メチル−ジメトキシシランとの縮重合物、ジエチルジエトキシシランとポリ（ブチレンオキシ）プロピル−メチル−ジメトキシシランとの縮重合物、ジエチルジエトキシシランとポリ（ヘキシレンオキシ）プロピル−メチル−ジメトキシシランとの縮重合物、ジエチルジエトキシシランとポリ（プロピレンオキシ）ポリ（エチレンオキシ）プロピル−メチル−ジメトキシシランとの縮重合物、ジエチルジエトキシシランとポリ（エチレンオキシ）プロピル−メチル−ジエトキシシランとの縮重合物、ジエチルジエトキシシランとポリ（プロピレンオキシ）プロピル−メチル−ジエトキシシランとの縮重合物、ジエチルジエトキシシランとポリ（ブチレンオキシ）プロピル−メチル−ジエトキシシランとの縮重合物、ジエチルジエトキシシランとポリ（ヘキシレンオキシ）プロピル−メチル−ジエトキシシランとの縮重合物、ジエチルジエトキシシランとポリ（プロピレンオキシ）ポリ（エチレンオキシ）プロピル−メチル−ジエトキシシランとの縮重合物；
フェニルメチルジメトキシシランとポリ（エチレンオキシ）プロピル−メチル−ジメトキシシランとの縮重合物、フェニルメチルジメトキシシランとポリ（プロピレンオキシ）プロピル−メチル−ジメトキシシランとの縮重合物、フェニルメチルジメトキシシランとポリ（ブチレンオキシ）プロピル−メチル−ジメトキシシランとの縮重合物、フェニルメチルジメトキシシランとポリ（ヘキシレンオキシ）プロピル−メチル−ジメトキシシランとの縮重合物、フェニルメチルジメトキシシランとポリ（プロピレンオキシ）ポリ（エチレンオキシ）プロピル−メチル−ジメトキシシランとの縮重合物；
ジメチルジメトキシシランとポリ（エチレンオキシ）プロピル−フェニルジメトキシシランとの縮重合物、ジメチルジメトキシシランとポリ（プロピレンオキシ）プロピル−フェニルジメトキシシランとの縮重合物、ジメチルジメトキシシランとポリ（ブチレンオキシ）プロピル−フェニルジメトキシシランとの縮重合物、ジメチルジメトキシシランとポリ（ヘキシレンオキシ）プロピル−フェニルジメトキシシランとの縮重合物、ジメチルジメトキシシランとポリ（プロピレンオキシ）ポリ（エチレンオキシ）プロピル−フェニルジメトキシシランとの縮重合物；
ジメチルジメトキシシランとポリ（エチレンオキシ）エチル−メチルジメトキシシランとの縮重合物、ジメチルジメトキシシランとポリ（プロピレンオキシ）エチル−メチルジメトキシシランとの縮重合物、ジメチルジメトキシシランとポリ（ブチレンオキシ）エチル−メチルジメトキシシランとの縮重合物、ジメチルジメトキシシランとポリ（ヘキシレンオキシ）エチル−メチルジメトキシシランとの縮重合物、ジメチルジメトキシシランとポリ（プロピレンオキシ）ポリ（エチレンオキシ）エチル−メチルジメトキシシランとの縮重合物；
ジメチルジメトキシシランとポリ（エチレンオキシ）プロピル−ブチルジメトキシシランとの縮重合物、ジメチルジメトキシシランとポリ（プロピレンオキシ）プロピル−ブチルジメトキシシランとの縮重合物、ジメチルジメトキシシランとポリ（ブチレンオキシ）プロピル−ブチルジメトキシシランとの縮重合物、ジメチルジメトキシシランとポリ（ヘキシレンオキシ）プロピル−ブチルジメトキシシランとの縮重合物、ジメチルジメトキシシランとポリ（プロピレンオキシ）ポリ（エチレンオキシ）プロピル−ブチルジメトキシシランとの縮重合物等が挙げられる。
【０２６３】
上記化合物（ＩＶ）は１種単独で用いてもよいし、２種以上混合して用いてもよい。
【０２６４】
本発明の組成物中、上記界面活性剤（ＩＩＩ）（典型的には上記化合物（ＩＩＩ’））および化合物（ＩＶ）から選ばれる少なくとも１種の化合物は、化合物（Ｉ）及び化合物（ＩＩ）の合計に対して、通常０．０００１〜５０重量％の範囲で含まれる。このような範囲で界面活性剤（ＩＩＩ）（典型的には上記化合物（ＩＩＩ’））または化合物（ＩＶ）が含まれることにより、組成物から得られる硬化物の親水性を高め、レベリング性（表面平滑性）を向上させることができる。
【０２６５】
上記界面活性剤（ＩＩＩ）（典型的には上記化合物（ＩＩＩ’））および化合物(ＩＶ)は、添加量が多いほどレベリング性は向上する傾向にあるが、多すぎると得られる硬化物の透明性が低下する場合がある。従って、高い透明性を維持したままレベリング性を向上させる点からは、上記界面活性剤（ＩＩＩ）（典型的には上記化合物（ＩＩＩ’））および化合物（ＩＶ）から選ばれる少なくとも１種の化合物は、化合物（Ｉ）及び化合物（ＩＩ）の合計に対して、好ましくは０．００１〜２０重量％の範囲、より好ましくは０．０１〜１０重量％の範囲で含まれる。
【０２６６】
本発明の組成物では、親水性と透明性とを維持しつつレベリング性を向上させる点から、上記界面活性剤（ＩＩＩ）（典型的には上記化合物（ＩＩＩ’））および化合物（ＩＶ）を併用することも好ましい一態様である。
【０２６７】
上記界面活性剤（ＩＩＩ）（典型的には上記化合物（ＩＩＩ’））および化合物（ＩＶ）がともに本発明の組成物に含まれている場合には、上記界面活性剤（ＩＩＩ）は、化合物（Ｉ）及び化合物（ＩＩ）の合計に対して、好ましくは０．００１〜２０重量％の範囲、より好ましくは０．０１〜１０重量％の範囲で含まれる。
【０２６８】
上記界面活性剤（ＩＩＩ）（典型的には上記化合物（ＩＩＩ’））および化合物（ＩＶ）がともに本発明の組成物に含まれている場合には、上記化合物（ＩＶ）は、化合物（Ｉ）及び化合物（ＩＩ）の合計に対して、好ましくは０．００１〜１０重量％の範囲、より好ましくは０．００５〜５重量％の範囲で含まれる。
【０２６９】
［その他の成分］
本発明の組成物には、さらに必要に応じて、その他の成分が含まれていてもよい。
【０２７０】
その他の成分としては、例えば、シリカ粒子（Ｖ）が挙げられる。本発明の組成物中にシリカ粒子（Ｖ）が含まれることにより、レベリング性を向上させたり、つや消し効果（光沢制御）を付与したりすることができる。
【０２７１】
本発明の組成物中、上記シリカ粒子（Ｖ）は、化合物（Ｉ）及び化合物（ＩＩ）の合計に対して、通常０．００００１〜５０重量％の範囲、好ましくは０．０００１〜３０重量％の範囲、より好ましくは０．００１〜２０重量％、さらに好ましくは０．００１〜１５質量％の範囲で含まれる。
【０２７２】
本発明の組成物中には、上記シリカ粒子（Ｖ）以外にも、その他の成分として、例えば、重合開始剤、重合促進剤、紫外線吸収剤、ヒンダードアミン系光安定剤（ＨＡＬＳ）、溶剤、触媒、赤外線吸収剤、ラジカル捕捉剤、内部離型剤、酸化防止剤、重合禁止剤、色素、バインダー、分散剤、レベリング剤等の添加剤が含まれていてもよい。
【０２７３】
上記組成物から本発明の親水性硬化物、例えば単層膜を製造する際には、その組成物を重合させるが、放射線、例えば、紫外線により重合させる場合には、光重合開始剤を混合物に添加する。また、熱により重合させる場合には、熱重合開始剤を添加する。
【０２７４】
光重合開始剤としては、光ラジカル重合開始剤、光カチオン重合開始剤、および光アニオン重合開始剤等が挙げられるが、これら光重合開始剤の中でも、光ラジカル重合開始剤が好ましい。
【０２７５】
上記光ラジカル重合開始剤としては、例えば、イルガキュアー１２７（チバ・スペシャリティー・ケミカルズ社製）、イルガキュアー６５１（チバ・スペシャリティー・ケミカルズ社製）、イルガキュアー１８４（チバ・スペシャリティー・ケミカルズ社製）、ダロキュアー１１７３（チバ・スペシャリティー・ケミカルズ社製）、ベンゾフェノン、４−フェニルベンゾフェノン、イルガキュアー５００（チバ・スペシャリティー・ケミカルズ社製）、イルガキュアー２９５９（チバ・スペシャリティー・ケミカルズ社製）、イルガキュアー９０７（チバ・スペシャリティー・ケミカルズ社製）、イルガキュアー３６９（チバ・スペシャリティー・ケミカルズ社製）、イルガキュアー１３００（チバ・スペシャリティー・ケミカルズ社製）、イルガキュアー８１９（チバ・スペシャリティー・ケミカルズ社製）、イルガキュアー１８００（チバ・スペシャリティー・ケミカルズ社製）、ダロキュアーＴＰＯ（チバ・スペシャリティー・ケミカルズ社製）、ダロキュアー４２６５（チバ・スペシャリティー・ケミカルズ社製）、イルガキュアーＯＸＥ０１（チバ・スペシャリティー・ケミカルズ社製）、イルガキュアーＯＸＥ０２（チバ・スペシャリティー・ケミカルズ社製））、エサキュアーＫＴ５５（ランベルティー社製）、エサキュアーＯＮＥ（ランベルティー社製）、エサキュアーＫＩＰ１５０（ランベルティー社製）、エサキュアーＫＩＰ１００Ｆ（ランベルティー社製）、エサキュアーＫＴ３７（ランベルティー社製）、エサキュアーＫＴＯ４６（ランベルティー社製）、エサキュアー１００１Ｍ（ランベルティー社製）、エサキュアーＫＩＰ／ＥＭ（ランベルティー社製）、エサキュアーＤＰ２５０（ランベルティー社製）、エサキュアーＫＢ１（ランベルティー社製）、２，４−ジエチルチオキサントン等が挙げられる。
【０２７６】
これら光重合開始剤の中でも、イルガキュアー１２７（チバ・スペシャリティー・ケミカルズ社製）、イルガキュアー１８４（チバ・スペシャリティー・ケミカルズ社製）、ダロキュアー１１７３（チバ・スペシャリティー・ケミカルズ社製）、イルガキュアー５００（チバ・スペシャリティー・ケミカルズ社製）、イルガキュアー８１９（チバ・スペシャリティー・ケミカルズ社製）、ダロキュアーＴＰＯ（チバ・スペシャリティー・ケミカルズ社製）、エサキュアーＯＮＥ（ランベルティー社製）、エサキュアーＫＩＰ１００Ｆ（ランベルティー社製）、エサキュアーＫＴ３７（ランベルティー社製）およびエサキュアーＫＴＯ４６（ランベルティー社製）などが好ましい。
【０２７７】
上記光カチオン重合開始剤としては、例えば、イルガキュアー２５０（チバ・スペシャリティー・ケミカルズ社製）、イルガキュアー７８４（チバ・スペシャリティー・ケミカルズ社製）、エサキュアー１０６４（ランベルティー社製）、ＣＹＲＡＵＲＥ ＵＶＩ６９９０（ユニオンカーバイト日本社製）、アデカオプトマーＳＰ−１７２（旭電化社製）、アデカオプトマーＳＰ−１７０（旭電化社製）、アデカオプトマーＳＰ−１５２（旭電化社製）、アデカオプトマーＳＰ−１５０（旭電化社製）等が挙げられる。
【０２７８】
上記熱重合開始剤としては、例えば、メチルイソブチルケトンパーオキサイド、シクロヘキサノンパーオキサイド等のケトンパーオキサイド類；
イソブチリルパーオキサイド、ｏ−クロロベンゾイルパーオキサイド、ベンゾイルパーオキサイド等のジアシルパーオキサイド類；
トリス（ｔ−ブチルパーオキシ）トリアジン、ｔ−ヌチルクミルパーオキサイド等のジアルキルパーオキサイド類；
２，２−ビス（４，４−ジ−ｔ−ブチルパーオキシシクロヘキシル）プロパン、２，２−ジ（ｔ−ブチルパーオキシ）ブタン等のパーオキシケタール類；
α−クミルパーオキシネオデカノエート、ｔ−ブチルパーオキシピバレート、２，４，４−トリメチルペンニルパーオキシ−２−エチルヘキサノエート、ｔ−ブチルパーオキシ−２−エチルヘキサノエート、ｔ−ブチルパーオキシ−３，５，５−トリメチルヘキサノエート等のアルキルパーエステル類；
ジ−３−メトキシブチルパーオキシジカーボネート、ビス（４−ｔ−ブチルシクロヘキシル）パーオキシジカーボネート、ｔ−ブチルパーオキシイソプロピルカーボネート、ジエチレングリコールビス（ｔ−ブチルパーオキシカーボネート）等のパーカボネート類等が挙げられる。
【０２７９】
上記光重合開始剤および熱重合開始剤の使用量は、化合物（Ｉ）および（ＩＩ）の合計に対して、好ましくは０．１〜２０重量％の範囲、より好ましくは０．５〜１０重量％の範囲、さらに好ましくは１〜５重量％の範囲である。
【０２８０】
上記光重合開始剤を使用する場合には、光重合促進剤を併用してもよい。光重合促進剤としては、例えば、２，２−ビス（２−クロロフェニル）−４，５'−テトラフェニル−２'Ｈ−＜１，２'＞ビイミダゾルイル、トリス（４−ジメチルアミノフェニル）メタン、４，４'−ビス（ジメチルアミノ）ベンゾフェノン、２−エチルアントラキノン、カンファーキノン等が挙げられる。
【０２８１】
本発明の親水性硬化物、例えば単層膜を、例えば防汚材料または防曇材料として使用し、長期間外部に曝されても変質しないようにするためには、本発明の組成物に、さらに紫外線吸収剤、ヒンダードアミン系光安定剤を添加した耐候処方の組成物とすることが望ましい。
【０２８２】
上記紫外線吸収剤は特に限定はされず、例えば、ベンゾトリアゾール系紫外線吸収剤、トリアジン系紫外線吸収剤、ベンゾフェノン系紫外線吸収剤、ベンゾエート系紫外線吸収剤、プロパンジオック酸エステル系紫外線吸収剤、オキサニリド系紫外線吸収剤等の種々の紫外線吸収剤を用いることができる。
【０２８３】
上記紫外線吸収剤としては、例えば、２−（２Ｈ−ベンゾトリアゾール−２−イル）−ｐ−クレゾール、２−（２Ｈ−ベンゾトリアゾール−２−イル）−４−ｔｅｒｔ−ブチルフェノール、２−（２Ｈ−ベンゾトリアゾール−２−イル）−４，６−ジ−ｔｅｒｔ−ブチルフェノール、２−（２Ｈ−ベンゾトリアゾール−２−イル）−４，６−ビス（１−メチル−１−フェニルエチル）フェノール、２−（２Ｈ−ベンゾトリアゾール−２−イル）−４−（１，１，３，３−テトラメチルブチル）−６−（１−メチル-１−フェニルエチル）フェノール、２−（２Ｈ−ベンゾトリアゾール−２−イル）−４−（３−オン−４−オキサ−ドデシル）−６−ｔｅｒｔ−ブチル−フェノール、２−｛５−クロロ（２Ｈ）−ベンゾトリアゾール−２−イル｝−４−（３−オン−４−オキサ−ドデシル）−６−ｔｅｒｔ−ブチル−フェノール、２−｛５−クロロ（２Ｈ）−ベンゾトリアゾール−２−イル｝−４−メチル-６−ｔｅｒｔ−ブチル−フェノール、２−（２Ｈ−ベンゾトリアゾール−２−イル）−４，６−ジ−ｔｅｒｔ−ペンチルフェノール、２−｛５−クロロ（２Ｈ）−ベンゾトリアゾール−２−イル｝−４，６−ジ−ｔｅｒｔ−ブチルフェノール、２−（２Ｈ−ベンゾトリアゾール−２−イル）−４−ｔｅｒｔ−オクチルフェノール、２−（２Ｈ−ベンゾトリアゾール−２−イル）−４−メチル６−ｎ−ドデシルフェノール、メチル-３−｛３−（２Ｈ−ベンゾトリアゾール−２−イル）−５−ｔｅｒｔ−ブチル−４−ヒドロキシフェニル｝プロピオネート／ポリエチレングリコール３００の反応生成物等のベンゾトリアゾール系紫外線吸収剤；
２−（４−フェノキシ−２−ヒドロキシ−フェニル）−４，６−ジフェニル−１，３，５−トリアジン、２−（２−ヒドロキシ−４−オキサ−ヘキサデシロキシ）−４，６−ジ（２，４−ジメチル-フェニル）−１，３，５−トリアジン、２−（２−ヒドロキシ−４−オキサ−ヘプタデシロキシ）−４，６−ジ（２，４−ジメチル-フェニル）−１，３，５−トリアジン、２−（２−ヒドロキシ−４−ｉｓｏ−オクチロキシ−フェニル）−４，６−ジ（２，４−ジメチル-フェニル）−１，３，５−トリアジン、商品名チヌビン４００（チバ・スペシャリティー・ケミカルズ株式会社製）、商品名チヌビン４０５（チバ・スペシャリティー・ケミカルズ株式会社製）、商品名チヌビン４６０（チバ・スペシャリティー・ケミカルズ株式会社製）、商品名チヌビン４７９（チバ・スペシャリティー・ケミカルズ株式会社製）等のトリアジン系紫外線吸収剤；
２−ヒドロキシ−４−ｎ−オクトキシベンゾフェノン等のベンゾフェノン系紫外線吸収剤；
２，４−ジ−ｔｅｒｔ−ブチルフェニル−３，５−ジ−ｔｅｒｔ−ブチル−４−ヒドロキシベンゾエート等のベンゾエート系紫外線吸収剤；
プロパンジオック酸−｛（４−メトキシフェニル）−メチレン｝−ジメチルエステル、商品名ホスタビンＰＲ−２５（クラリアント・ジャパン株式会社製）、商品名ホスタビンＢ−ＣＡＰ（クラリアント・ジャパン株式会社製）等のプロパンジオック酸エステル系紫外線吸収剤；
２−エチル−２’−エトキシ−オキサニリド、商品名Ｓａｎｄｕｖｏｒ ＶＳＵ（クラリアント・ジャパン株式会社製）等のオキサニリド系紫外線吸収剤等が挙げられる。これら紫外線吸収剤の中でもトリアジン系紫外線吸収剤が好ましい傾向にある。
【０２８４】
上記ヒンダードアミン系光安定剤（Ｈｉｎｄｅｒｅｄ Ａｍｉｎ Ｌｉｇｈｔ Ｓｔａｂｉｌｉｚｅｒｓ：略称ＨＡＬＳ）は、通常、２，２，６，６−テトラメチルピペリジン骨格を有する化合物の総称であり、分子量により、低分子量ＨＡＬＳ、中分子量ＨＡＬＳ、高分子量ＨＡＬＳ及び反応型ＨＡＬＳに大別される。ヒンダードアミン系光安定剤としては、例えば、商品名チヌビン１１１ＦＤＬ（チバ・スペシャリティー・ケミカルズ株式会社製）、ビス（１−オクチロキシ−２，２，６，６−テトラメチル-４−ピペリジル）セバケート（商品名チヌビン１２３（チバ・スペシャリティー・ケミカルズ株式会社製））、商品名チヌビン１４４（チバ・スペシャリティー・ケミカルズ株式会社製）、商品名チヌビン２９２（チバ・スペシャリティー・ケミカルズ株式会社製）、商品名チヌビン７６５（チバ・スペシャリティー・ケミカルズ株式会社製）、商品名チヌビン７７０（チバ・スペシャリティー・ケミカルズ株式会社製）、Ｎ，Ｎ’−ビス（３−アミノプロピル）エチレンジアミン−２，４−ビス［Ｎ−ブチル−Ｎ−（１，２，２，６，６−ペンタメチル−４−ピペリジル）アミノ］−６−クロロ−１，３，５−トリアジン縮合物（商品名ＣＨＩＭＡＳＳＯＲＢ１１９ＦＬ（チバ・スペシャリティー・ケミカルズ株式会社製））、商品名ＣＨＩＭＡＳＳＯＲＢ２０２０ＦＤＬ（チバ・スペシャリティー・ケミカルズ株式会社製）、コハク酸ジメチル−１−（２−ヒドロキシエチル）−４−ヒドロキシ−２，２，６，６−テトラメチルピペリジン重縮合物（商品名ＣＨＩＭＡＳＳＯＲＢ６２２ＬＤ（チバ・スペシャリ・ティー・ケミカルズ株式会社製））、ポリ［｛６−（１，１，３，３−テトラメチル−ブチル）アミノ−１，３，５−トリアジン−２，４−ジイル｝｛（２，２，６，６−テトラメチル−４−ピペリジル）イミノ｝ヘキサメチレン｛（２，２，６，６−テトラメチルラウリル−４−ピペリジル）イミノ｝］（商品名ＣＨＩＭＡＳＳＯＲＢ９４４ＦＤ（チバ・スペシャリティー・ケミカルズ株式会社製））、商品名Ｓａｎｄｕｖｏｒ３０５０ Ｌｉｑ．（クラリアント・ジャパン株式会社製）、商品名Ｓａｎｄｕｖｏｒ３０５２ Ｌｉｑ．（クラリアント・ジャパン株式会社製）、商品名Ｓａｎｄｕｖｏｒ３０５８ Ｌｉｑ．（クラリアント・ジャパン株式会社製）、商品名Ｓａｎｄｕｖｏｒ３０５１ Ｐｏｗｄｅｒ．（クラリアント・ジャパン株式会社製）、商品名Ｓａｎｄｕｖｏｒ３０７０ Ｐｏｗｄｅｒ．（クラリアント・ジャパン株式会社製）、商品名ＶＰ Ｓａｎｄｕｖｏｒ ＰＲ−３１（クラリアント・ジャパン株式会社製）、商品名ホスタビンＮ２０（クラリアント・ジャパン株式会社製）、商品名ホスタビンＮ２４（クラリアント・ジャパン株式会社製）、商品名ホスタビンＮ３０（クラリアント・ジャパン株式会社製）、商品名ホスタビンＮ３２１（クラリアント・ジャパン株式会社製）、商品名ホスタビンＰＲ−３１（クラリアント・ジャパン株式会社製）、商品名ホスタビン８４５（クラリアント・ジャパン株式会社製）、商品名ナイロスタッブＳ−ＥＥＤ（クラリアント・ジャパン株式会社製）等が挙げられる。
【０２８５】
上記紫外線吸収剤およびヒンダードアミン系光安定剤の添加量は、特に限定はされないが、化合物（Ｉ）および（ＩＩ）の合計に対して、紫外線吸収剤は、通常０．１〜２０重量％、好ましくは０．５〜１０重量％であり、ヒンダードアミン系光安定剤は、通常０．１〜１０重量％、好ましくは０．５〜５重量％、より好ましくは１〜３重量％の範囲である。紫外線吸収剤、ヒンダードアミン系光安定剤の添加量が上記範囲内である場合には、本発明の組成物から得られる親水性硬化物、例えば単層膜の耐候性改良効果が大きくなる。紫外線吸収剤、ヒンダードアミン系光安定剤の添加量が上記範囲未満である場合には、得られる親水性硬化物、例えば単層膜の耐候性の改良効果が小さくなる傾向にある。一方、紫外線吸収剤、ヒンダードアミン系光安定剤の添加量が上記範囲を超える場合には、上記単量体組成物の重合が不十分な場合がある。
【０２８６】
本発明の組成物が、化合物（Ｉ）および化合物（ＩＩ）に加え界面活性剤（ＩＩＩ）を含む場合、その組成物に溶剤を含まない場合でも、親水基が表面に偏析した硬化物が得られ得る。
【０２８７】
上記場合であっても、組成物から硬化物、例えば単層膜を作製する際の作業性などを考慮すると、本発明の組成物には溶剤を含んでいてもよい。
【０２８８】
上記溶剤としては、表面が親水性の硬化物が得られる限り特に制限はないが、本発明で用いる単量体組成物に含まれる構成成分に対して反応したり、該構成成分と塩を形成したりするなど相互作用の強すぎる溶剤、および沸点が高すぎる溶剤、例えば沸点が２００℃を超える溶剤は好ましくない。例えば、エタノールアミン、ジエタノールアミン、トリエタノールアミン、Ｎ−エチル−エタノールアミン、Ｎ−（２−エチルヘキシル）エタノールアミン、Ｎ−ブチル−ジエタノールアミン、Ｎ−ヘキシル−ジエタノールアミン、Ｎ−ラウリル−ジエタノールアミン、Ｎ−セチル−ジエタノールアミンなどのヒドロキシエチルアミノ構造を有するエタノールアミン系化合物〔ＮＲａＲｂ（ＣＨ2ＣＨ2ＯＨ）：  ＲａおよびＲｂは独立して、水素、炭素数１〜１５のアルキル基、またはＣＨ2ＣＨ2ＯＨ基である。〕は、化合物（Ｉ）に含まれる親水基と相互作用、例えばスルホン酸基に代表されるアニオン性親水基とは塩または塩に近い形を形成しやすく、また蒸発しにくいため、塗布した混合物から溶剤を除去しようとしても、外気に接する表面へ移動しにくく内部に残留する傾向にある。したがって、化合物（Ｉ）に含まれる親水基が、塗布物の外気に接する表面への傾斜（集中化）起こりにくい傾向にある。そのため、上記エタノールアミン系化合物は溶剤としては望ましくない。
【０２８９】
上述のような溶剤を除き、化合物（Ｉ）、化合物（ＩＩ）、界面活性剤（ＩＩＩ）、および化合物（ＩＶ）の溶解性などを考慮して、適切な溶媒を使用することができる。
【０２９０】
本発明で好ましく用いられる溶剤としては、例えば、メタノール、エタノール、イソプロパノール（ＩＰＡ）、１−プロパノール、１−ブタノール、イソブタノール、２−ブタノール、１−ペンタノール（１−アミルアルコール）、イソペンタノール、メトキシエタノール、イソプロポキシエタノール、ｎ−ブトキシエタノール、１−メトキシ−２−プロパノール、２−メトキシ−１−プロパノール等の一価アルコール、エチレングリコール、１，３−プロピレングリコール、１，２−プロピレングリコール、グリセリン等の多価アルコール；
アセトン、メチルエチルケトン、２−ペンタノン、メチルイソブチルケトン、シクロヘキサノンなどのケトン；
蟻酸、酢酸、プロピオン酸などのカルボン酸；
酢酸エチル、酢酸−ｎ−プロピル、酢酸イソプロピル、酢酸−ｎ−ブチル、酢酸イソブチルなどのカルボン酸エステル；
エチレンカーボネート、１，２−プロピレンカーボネートなどの炭酸エステル；
ジエチルエーテル、ジ−ｎ−プロピルエーテル、ジイソプロピルエーテル、ジ−ｎ−ブチルエーテル、テトラヒドロフランなどのエーテル；
スルホランなどの非プロトン性スルホン；
ＤＭＳＯ（ジラウリルスルホキシド）などの非プロトン性スルホキシド；
Ｎ，Ｎ'−ジメチルホルムアミド（ＤＭＦ）、Ｎ，Ｎ'−ジメチルイミダゾリジノン（ＤＭＩ）、Ｎ，Ｎ'−ジメチルアセトアミド（ＤＭＡＣ）などのアミド；
アセトニトリル、ブチロニトリルなどのニトリル；および水、水とアルコールとの混合物等の上記化合物の混合物等の極性溶剤が挙げられる。
【０２９１】
上記溶剤は比較的極性の高い溶剤であるが、本発明の組成物に溶剤を混合する場合、極性の高い溶剤が好ましい傾向にある。極性の高い溶剤を組成物に混合すると、アニオン性親水基を有する化合物（Ｉ）が、組成物の塗布物から溶剤を除去する過程で、溶剤が塗布物の外気に接する表面から除去されることに伴って、塗布物表面（基材上に単量体組成物を含む混合物を塗布した場合には、基材との接触面とは反対の面）へ傾斜（集中化）することにより、傾斜構造が形成される。そのため、溶剤は、上記傾斜（集中化）を起こり易くするために、組成物中に含まれる上記アニオン性親水基と適度な相互作用を有することが好ましい。
【０２９２】
このような極性を表す指標として、溶解パラメーター（ＳＰ値）が広く知られている。溶解パラメーター（ＳＰ値）は以下に示す簡易計算法によって容易に計算することができる。
【０２９３】
溶解パラメーターσの計算式
１）１ｍｏｌ当たりの蒸発潜熱
Ｈｂ＝２１×（２７３＋Ｔｂ）  （単位：ｃａｌ／ｍｏｌ），Ｔｂ：沸点（℃）
２）２５℃での１ｍｏｌ当たりの蒸発潜熱
Ｈ２５＝Ｈｂ×｛１＋０．１７５×（Ｔｂ−２５）／１００｝  （単位：ｃａｌ／ｍｏｌ），Ｔｂ：沸点（℃）
３）分子間結合エネルギー  Ｅ＝Ｈ２５−５９６  （単位：ｃａｌ／ｍｏｌ）
４）溶剤１ｍｌ（ｃｍ3）当たりの分子間結合エネルギー
Ｅ１＝Ｅ×Ｄ／Ｍｗ  （単位：ｃａｌ／ｃｍ3），Ｄ：密度（ｇ／ｃｍ3），ＭＷ：分子量
５）溶解パラメーター（ＳＰ値）  σ＝（Ｅ１）1/2  （単位：ｃａｌ／ｃｍ3）1/2
上記極性溶剤の中では、簡易計算法によって計算された溶解度パラメーター（ＳＰ値）σ（ｃａｌ／ｃｍ3）1/2が、９．０以上の溶剤が好ましく、９．３以上の溶剤がより好ましく、９．５以上であればさらに好ましい。溶解度パラメーター（ＳＰ値）が上記値未満の溶剤を大量に含有する組成物を基材等に塗布して塗膜を形成させた場合、得られる本発明の親水性硬化物、例えば単層膜の構造、具体的にはアニオン性親水基の傾斜構造（表面集中化）が不完全になり易く、親水性が低下する傾向にある。
【０２９４】
上記好ましい溶解度パラメーターの範囲にある溶剤としては、例えば、メタノール、エタノール、１−プロパノール、イソプロパノール（ＩＰＡ）、１−ブタノール、イソブタノール、１−ペンタノール（１−アミルアルコール）、シクロヘキサノール、１−メトキシ−２−プロパノール、２−メトキシ−１−プロパノール（メトキシプロパノール）、２−メトキシ−１−エタノール（メトキシエタノール）、２−エトキシ−１−エタノール（エトキシエタノール）、アセトニトリル、および水等が挙げられる。
【０２９５】
また、本発明の組成物が、化合物（Ｉ）、化合物（ＩＩ）、および界面活性剤（ＩＩＩ）を含む場合には、ＳＰ値が９．３未満の溶媒を用いた場合であっても、その組成物から親水基が表面に偏析した硬化物が得られる。
【０２９６】
上記好ましいＳＰ値の範囲にある溶剤としては、例えば、メタノール、エタノール、１−プロパノール、イソプロパノール（ＩＰＡ）、１−ブタノール、イソブタノール、１−ペンタノール（１−アミルアルコール）、イソペンタノール、２−ペンタノール、３−ペンタノール、シクロヘキサノール、１−メトキシ−２−プロパノール（メトキシプロパノール）、２−メトキシ−１−プロパノール、２−メトキシ−１−エタノール（メトキシエタノール）、２−イソプロポキシ−１−エタノール、アセトニトリル、および水等が挙げられる。これら溶剤の中でも、メタノール、エタノール、１−プロパノール、１−ブタノール、１−ペンタノール（１−アミルアルコール）などの、ＳＰ値で９．０（ｃａｌ／ｃｍ3）1/2以上の１級アルコール、および１−メトキシ−２−プロパノール（メトキシプロパノール）、２−メトキシ−１−エタノール（メトキシエタノール）、２−イソプロポキシ−１−エタノール等のＳＰ値で９．０（ｃａｌ／ｃｍ3）1/2以上のアルコキシアルコールがより好ましい。
【０２９７】
本発明の組成物に含まれる溶剤の量は、本発明により得られる親水性硬化物例えば単層膜の物性、経済性等を考慮して適宜決定できる。
【０２９８】
溶剤の使用量は、上記組成物に含有される固形分（化合物（Ｉ）〜（ＩＶ）、必要に応じて含まれるシリカ（ＩＶ）および上記添加剤の合計量）の濃度（固形分／（固形分＋溶剤）×１００）で、通常１重量％以上、好ましくは１０〜９０重量％、より好ましくは２０〜８０重量％、さらに好ましくは３０〜７０重量％の範囲である。
【０２９９】
上記組成物には、必要に応じて、上記添加剤以外の添加剤を添加してもよい。例えば、得られる親水性硬化物の機械的および熱的強度を向上させたり、光応答性および殺菌性等を付与する目的等で、本発明の組成物中に酸化チタン、その他の金属および金属酸化物等を添加することもでき、得られる親水性硬化物の屈折率を高くする目的等で、硫黄原子を有する化合物を添加することもでき、殺菌性、抗菌性を付与する目的等で、銀、リチウム等の金属塩、ヨウ素及びヨードニウム塩等を上記組成物に添加することができる。これら添加剤の添加量は、その目的に応じて適宜設定できるが、化合物（Ｉ）および化合物（ＩＩ）の合計に対して、通常０．０１〜２００重量％の範囲、好ましくは０．１〜１００重量％の範囲である。
【０３００】
本発明の組成物が上記溶剤を含む場合には、基材等に組成物を塗布後、後述する重合を行う前に、加熱等により溶剤を充分除去することが好ましい。上記組成物からの溶剤の除去が不十分な場合、化合物（Ｉ）に由来する親水基（アニオン性親水基、カチオン性親水基、および水酸基から選ばれる少なくとも一つの親水基）が、塗布物の外気に接する表面への移動がより少なくなるため、得られる親水性硬化物の親水性等がより小さくなる傾向にある。また、塗布物の外気に接する表面に上記親水基が移動した場合であっても、上記組成物中に溶媒が残存すると、外気に接する表面に存在する大気（疎水性）との反発する相互作用が働き、塗布物の内部へその親水基がより移動しやすくなる傾向にある。そのため、得られる親水性硬化物、例えば単層膜の親水基の外気に接する表面への傾斜が不十分になる場合があり、また親水性が低下する場合があり、さらに基材との密着性も低下する傾向にある。したがって、上記組成物中の重合直前の残存溶剤はより少ない方が好ましい傾向にあり、通常１０重量％以下、好ましくは５重量％以下、より好ましくは３重量％以下、さらに好ましくは１重量％以下である。
【０３０１】
溶剤除去の際の温度は適時決められるが、通常室温〜２００℃の範囲、好ましくは３０〜１５０℃の範囲、さらに好ましくは４０〜１２０℃、特に好ましくは４０〜１００℃の範囲である。
【０３０２】
上記組成物からの溶剤除去のための時間は適時決定すればよいが、生産性を考慮した場合、短時間の方が好ましい傾向にある。例えば、通常３０分以下、好ましくは１０分以下、より好ましくは５分以下、さらに好ましくは３分以下、特に好ましくは２分以下の時間で溶剤除去すればよい。溶剤除去の際の雰囲気は大気でも窒素等の不活性ガスでも構わないが、雰囲気の湿度が低い方が得られる親水性硬化物（例えば単層膜）の外観が悪化（ゆず肌、透明性低下など）しないなど好ましい傾向にある。具体的には、雰囲気の湿度は８０％以下が好ましく、７０％以下がより好ましく、６５％以下がさらに好ましく、６０％以下がよりさらに好ましく、５５％以下が特に好ましい。
【０３０３】
風を伴い溶剤を除去する場合の風速は、好ましくは３０ｍ／秒以下、より好ましくは０．１〜３０ｍ／秒の範囲、さらに好ましくは０．２〜２０ｍ／秒の範囲、特に好ましくは０．３〜１０ｍ／秒の範囲である。
【０３０４】
溶剤除去の際の圧力は特に限定されず、常圧または減圧が比較的に好ましいが、微加圧であってもよい。
【０３０５】
本発明の上記組成物を基材等に塗布して重合することにより、本発明の親水性硬化物、例えば単層膜が得られる。上記重合方法には特に制限はなく、例えば、熱または放射線を用いて、あるいは両者を併用して重合することができる。
【０３０６】
上記重合は大気下で行うこともできるが、窒素等の不活性ガス雰囲気下で行った場合は重合時間を短縮できる点で好ましい。
【０３０７】
熱を用いて重合する場合、通常、上記組成物に有機過酸化物等の熱ラジカル発生剤を加え室温から３００℃以下の範囲で加熱する。
【０３０８】
放射線を用いて重合する場合、放射線としては波長領域が０．０００１〜８００ｎｍ範囲のエネルギー線を用いることができる。上記放射線は、α線、β線、γ線、Ｘ線、電子線、紫外線、可視光等に分類されおり、上記混合物の組成に応じて適宜選択して使用できる。これら放射線の中でも紫外線が好ましく、紫外線の出力ピークは、好ましくは２００〜４５０ｎｍの範囲、より好ましくは２３０〜４４５ｎｍの範囲、さらに好ましくは２４０〜４３０ｎｍ範囲、特に好ましくは２５０〜４００ｎｍの範囲である。上記出力ピークの範囲の紫外線を用いた場合には、重合時の黄変及び熱変形等の不具合が少なく、且つ紫外線吸収剤を添加した場合も比較的に短時間で重合を完結できる。
【０３０９】
また、上記組成物中に紫外線吸収剤、ヒンダードアミン系安定剤が添加されている場合には、出力ピークが２５０〜２８０ｎｍまたは３７０〜４３０ｎｍの範囲の紫外線を用いることが好ましい。
【０３１０】
放射線により上記組成物の重合を行う場合には、酸素による重合阻害を回避する目的で、上記組成物を基材等に塗布して、必要に応じて組成物に含まれる溶剤の除去等を行った後、該塗布層を被覆材（フィルム等）で被覆し放射線を照射して重合してもよい。被覆材で該塗布層を被覆する際には、該塗布層と被覆材との間に空気（酸素）を含まないように密着することが望ましい。酸素を遮断することにより、例えば、（光）重合開始剤量および放射線照射量を減らせる場合がある。
【０３１１】
上記被覆材としては、酸素が遮断される材料であれば如何なる材料および形態でも構わないが、操作性の面からフィルムが好ましく、それらフィルム中でも放射線重合が容易な透明フィルムが好ましい。フィルムの厚さは通常３〜２００μｍの範囲であり、それらの中でも５〜１００μｍが好ましく、１０〜５０μｍであればさらに好ましい。
【０３１２】
上記被覆材として好ましく用いられるフィルムの材質としては、例えば、ポリビニルアルコール（ＰＶＡ）、エチレン・ビニルアルコール共重合体等のビニルアルコール系重合体、ポリアクリルアミド、ポリイソプロピルアクリルアミド、ポリアクリロニトリル、ポリカーボネート（ＰＣ）、ポリメチルメタクリレート（ＰＭＭＡ）、ポリエチレンテレフタレート（ＰＥＴ）、ポリスチレン（ＰＳ）、二軸延伸ポリプロピレン（ＯＰＰ）が挙げられる。
【０３１３】
なお、装置は高価だが、０．０１〜０．００２ｎｍの範囲の電子線を放射線として用いると、短時間で重合が完結できるため好ましい。
【０３１４】
このようにして得られた本発明の親水性硬化物からなる単層膜では、アニオン性親水基（典型的にはスルホン酸基、カルボキシル基、リン酸基）カチオン性親水基、および水酸基から選ばれる少なくとも１種の親水基の表面濃度（Ｓａ）と、これら親水基の単層膜の膜厚１／２地点における深部濃度（Ｄａ）の傾斜度（親水基濃度比）（Ｓａ／Ｄａ）が通常１．１以上であり、好ましくは１.２以上、より好ましくは１．３以上であり、さらに好ましくは１．５以上である。なお傾斜度（親水基濃度比）（Ｓａ／Ｄａ）は通常２０．０以下である。
【０３１５】
本発明の単層膜は、通常、基材の少なくとも片面上に設けられ上記親水基を有する被膜として設けられている。そしてこの単層膜中では、上記親水基が、基材側の膜深部から表面まで分布し、特に単層膜が外気と接する最表面に多く分布するように濃度差（傾斜度（親水基濃度比）（Ｓａ／Ｄａ））を有している。
【０３１６】
これは、上記組成物を基材等に塗布して、熱、放射線等により重合すると、アニオン性親水基、カチオン性親水基、および水酸基から選ばれる少なくとも１種の親水基が外気に接する表面に自己集合した後、硬化物からなる単層膜が形成されるためであると考えられる。
【０３１７】
このように、本発明の親水性硬化物からなる単層膜は、その表面に上記親水基が高濃度で存在するので、防曇性、防汚性またはセルフクリーニング性、帯電防止性または埃付着防止性等に優れる。
【０３１８】
上記傾斜度（親水基濃度比）は、所定の単層膜サンプルを斜めに切断し、単層膜の外気に接していた表面と、単層膜の膜厚１／２地点とにおける、アニオン性親水基（例えば、スルホン酸基、カルボキシル基、リン酸基など）、カチオン性親水基（例えば、４級アンモニム基など）、および水酸基を有する基の濃度を、飛行時間型２次イオン質量分析装置（ＴＯＦ−ＳＩＭＳ）を用いてフラグメントイオン強度としてそれぞれ測定して、その値（相対強度）から求める。
【０３１９】
本発明の親水性硬化物からなる単層膜の水接触角は通常５０°以下であり、好ましくは３０°以下であり、より好ましくは２０°以下、さらに好ましくは１０°以下である。
【０３２０】
水接触角が上記数値以下の単層膜は、親水性が高く、水となじみ（濡れ）やすく親水性材料として優れる。そのため、例えば、防曇材料、防曇被膜（以下、防曇コートとも言う）、防汚材料、防汚被膜またはセルフクリーニングコート、並びに帯電防止材、帯電防止被膜またはほこり付着防止コート等に有用である。たとえば、防曇コートとして用いた場合には、膜表面に水滴が広がり水膜を形成させることができるため防曇効果に優れ、またセルフクリーニングコートとして用いると水が汚れとコーティング面の間に入り込み汚れを浮かせて除去することができるため防汚効果に優れている。さらに親水性の単層膜は、水が広がることにより蒸発面積が拡大し、蒸発速度が向上して乾燥が早くなる。
【０３２１】
また、本発明の単層膜は親水性基を高濃度で表面に偏析（集中化）させているため、偏析させていない従来の親水性の被膜に比べて帯電防止性に優れる。また、本発明の単層膜が親水基としてアニオン性親水基を有する場合には、従来のノニオン性親水基を有する被膜に比べても帯電防止性に優れる。そのため、本発明の帯電防止材、帯電防止被膜、ほこり付着防止コート等としても有用である。
【０３２２】
上記水接触角が３０°以下、好ましくは２０°以下、より好ましくは１０°以下である場合は、本発明の親水性硬化物からなる単層膜は、防曇材料、防汚材料、速乾性材料、帯電防止材料として特に好ましく用いられる。なお、上記水接触角は通常０°以上である。
【０３２３】
界面活性剤(ＩＩＩ)を含む組成物を重合することにより、溶剤なしで化合物（Ｉ）に由来する親水基が、硬化物、例えば単層膜の表面へ偏析（傾斜化）することが可能となり、より幅広い条件で高親水性の硬化物が得られるようになとともに、化合物（Ｉ）と化合物（ＩＩ）の分離を抑制する相溶効果と思われる効果により、硬化物の透明性も相対的に高められる。また、極性溶剤の蒸発に同伴させて表面に偏析（傾斜化）させる従来の方法（例えば、国際公開２００７／０６４００３号公報）では傾斜化できなかった一般的な親水性の重合性化合物（例えば、国際公開２００７／０６４００３号公報で請求項に記載された範囲の化合物を除く親水性重合性化合物）を含む組成物からも、界面活性剤(ＩＩＩ)を含むことにより、親水基が表面に偏在（傾斜化）した親水性の硬化物が得られるようになる。また、上記公報の記載の親水性化合物を含む組成物からは、より表面に親水基が偏析（傾斜化）した、より高い親水性の硬化物、例えば単層膜が得られる傾向になる。さらに、従来では傾斜化が困難だった溶解パラメーター（ＳＰ値）が９．３未満の低極性溶剤を使用しても、比較的容易に表面に親水基が偏析（傾斜化）した親水性の硬化物が得られるようになる。したがって、これらの硬化物からなる高い親水性と透明性を有する単層膜およびその単層膜が積層された高親水性の積層体が従来よりも容易に幅広い材料で得られるようになった。
【０３２４】
また、界面活性剤(ＩＩＩ)（典型的には化合物(ＩＩＩ’)）または化合物(ＩＶ)を含む組成物を重合することにより、レベリング性に優れる硬化物、例えば単層膜または、その単層膜を少なくとも１層有する積層体が得られる。特に、界面活性剤(ＩＩＩ)（典型的には化合物(ＩＩＩ’)）が組成物に含まれる場合には、さらに高い親水性の硬化物が得られる。また、このような高い表面平滑性（レベリング性）を有する硬化物、例えば単層膜は、外部からの攻撃（例えば熱水等による浸食）も受けにくく、耐久性も向上する傾向にある。
【０３２５】
また、界面活性剤(ＩＩＩ)（典型的には化合物(ＩＩＩ’)）および（ＩＶ）を併用される含む組成物から得られる硬化物は、界面活性剤(ＩＩＩ)を単独で含まれる場合よりも、さらに高い表面平滑性（レベリング性）を有する硬化物および単層膜が得られる傾向にある。
【０３２６】
本発明の親水性硬化物、典型的には単層膜（共重合体）の膜厚は、用途により適宜決め得るが、通常０．０００１〜５００μｍ、好ましくは０．０５〜５００μｍ、より好ましくは０．１〜３００μｍ、さらに好ましくは０．５〜１００μｍ、さらにより好ましくは１〜５０μｍ、特に好ましくは２〜３０μｍの範囲である。
【０３２７】
本発明の親水性硬化物、例えば単層膜の形成方法には特に制限はないが、例えば、上記組成物を基材表面に塗布した後、必要に応じて組成物に含まれる溶剤の除去等をした後、重合させることによって形成することができる。
【０３２８】
上記基材としては、例えば、ガラス、シリカ、金属、金属酸化物等の無基材料からなる基材、ポリアクリルアミド、ポリイソプロピルアクリルアミド、ポリアクリロニトリル、ポリメチルメタクリレート（ＰＭＭＡ）、ポリカーボネート、ポリエチレンテレフタレート、ポリエチレン、ポリプロピレン、ポリスチレン、ポリウレタン樹脂、エポキシ樹脂、塩化ビニル樹脂、シリコーン樹脂、紙、パルプ等の有機材料からなる基材、不飽和ポリエステル樹脂と炭酸カルシウムなどの充填材とガラス繊維などを複合したＳＭＣおよびＢＭＣなどの有機無機基材、並びにこれらの無機材料、有機材料、さらには有機無機複合材料からなる基材の表面に塗装が施された、塗料硬化物層を有する基材等が挙げられる。
【０３２９】
また、これら基材表面は必要に応じて、基材表面を活性化することを目的に、コロナ処理、オゾン処理、酸素ガスもしくは窒素ガス等を用いた低温プラズマ処理、グロー放電処理、化学薬品等による酸化処理、火炎処理等の物理的または化学的処理を施すこともできる。またこれら処理に替えてあるいはこれら処理に加えてプライマー処理、アンダーコート処理、アンカーコート処理を施してもよい。
【０３３０】
上記プライマー処理、アンダーコート処理、アンカーコート処理に用いるコート剤としては、例えば、ポリエステル系樹脂、ポリアミド系樹脂、ポリウレタン系樹脂、エポキシ樹脂、フェノール系樹脂、（メタ）アクリル系樹脂、ポリ酢酸ビニル系樹脂、ポリエチレンおよびポリプロピレン等のポリオレフィン系樹脂またはその共重合体ないし変性樹脂、セルロース系樹脂等の樹脂をビヒクルの主成分とするコート剤を用いることができる。上記コート剤としては、溶剤型コート剤、水性型コート剤のいずれであってもよい。
【０３３１】
これらコート剤の中でも、変性ポリオレフィン系コート剤、エチルビニルアルコール系コート剤、ポリエチレンイミン系コート剤、ポリブタジエン系コート剤、ポリウレタン系コート剤；
ポリエステル系ポリウレタンエマルジョンコート剤、ポリ塩化ビニルエマルジョンコート剤、ウレタンアクリルエマルジョンコート剤、シリコンアクリルエマルジョンコート剤、酢酸ビニルアクリルエマルジョンコート剤、アクリルエマルジョンコート剤；
スチレン−ブタジエン共重合体ラテックスコート剤、アクリルニトリル−ブタジエン共重合体ラテックスコート剤、メチルメタクリレート−ブタジエン共重合体ラテックスコート剤、クロロプレンラテックスコート剤、ポリブタジエンラテックスのゴム系ラテックスコート剤、ポリアクリル酸エステルラテックスコート剤、ポリ塩化ビニリデンラテックスコート剤、ポリブタジエンラテックスコート剤、あるいはこれらラテックスコート剤に含まれる樹脂のカルボン酸変性物ラテックスもしくはディスパージョンからなるコート剤が好ましい。
【０３３２】
これらコ−ト剤は、例えば、グラビアコ−ト法、リバ−スロ−ルコ−ト法、ナイフコ−ト法、キスコ−ト法などにより塗布することができ、基材への塗布量は、組成物に含まれる溶剤の除去した状態で、通常０．０５ｇ／ｍ2〜１０ｇ／ｍ2、好ましくは０．０５ｇ／ｍ2〜５ｇ／ｍ2である。
【０３３３】
これらコート剤の中では、ポリウレタン系コート剤がより好ましい。ポリウレタン系のコート剤は、そのコート剤に含まれる樹脂の主鎖あるいは側鎖にウレタン結合を有するものである。ポリウレタン系コート剤は、例えば、ポリエステルポリオール、ポリエーテルポリオール、またはアクリルポリオールなどのポリオールとイソシアネート化合物とを反応させて得られるポリウレタンを含むコート剤である。
【０３３４】
これらポリウレタン系コート剤の中でも、縮合系ポリエステルポリオール、ラクトン系ポリエステルポリオールなどのポリエステルポリオールとトリレンジイソシアネート、ヘキサメチレンジイソシアネート、キシレンジイソシアネート等のイソシアネート化合物とを混合して得られるポリウレタン系コート剤が、密着性に優れているため好ましい。
【０３３５】
ポリオール化合物とイソシアネート化合物とを混合する方法は、特に限定されない。また配合比も特に制限されないが、イソシアネート化合物が少なすぎると硬化不良を引き起こす場合があるためポリオール化合物のＯＨ基とイソシアネート化合物のＮＣＯ基が当量換算で２／１〜１／４０の範囲であることが好適である。
【０３３６】
本発明における基材では、上記表面活性化処理された基材面を含んでもよい。
【０３３７】
このようにして基材表面を本発明の親水性硬化物からなる単層膜を形成したものは、基材と単層膜とを含む積層体として用いることができる。例えば、上記単層膜が防曇被膜、防汚被膜、速乾性被膜、または帯電防止被膜である場合には、防曇被膜、防汚被膜、速乾性被膜または帯電防止被膜で基材が被覆された積層体が得られる。
【０３３８】
また、基材がフィルムの場合には、例えば、本発明の単層膜を形成しない面に、後述の粘着層を設けることもできるし、さらに粘着層の表面に剥離フィルムを設けることもできる。基材フィルムの他の片面に粘着層を積層しておくと、本発明の単層膜を有する積層フィルムを防曇フィルムおよび防汚フィルムとして、ガラス、浴室等の鏡、ディスプレイ、テレビ等の表示材料表面、看板、広告、案内板等の案内板、鉄道、道路等の標識、建物の外壁、窓ガラス等に容易に貼付できる。
【０３３９】
粘着層に用いる粘着剤は特に制限はなく、公知の粘着剤を用いることができる。粘着剤としては、例えば、アクリル系粘着剤、ゴム系粘着剤、ビニルエーテルポリマー系粘着剤、およびシリコーン粘着剤等が挙げられる。粘着層の厚さは通常２〜５０μｍの範囲、好ましくは５〜３０μｍの範囲である。
【０３４０】
また、本発明の単層膜および該単層膜を積層した積層体では、単層膜の外気に接する表面を被覆材で被覆しておいてもよい。被覆材により被覆された単層膜および該単層膜を有する積層体では、輸送、保管、陳列等する際に、単層膜が傷ついたり、汚れたりするのを防ぐことができる。
【０３４１】
上記被覆材としては、放射線により重合して基材等の上に本発明の単層膜を形成させる際に塗膜に密着させていた前述の被覆材をそのまま上記被覆材として用いることもできる。
【０３４２】
上記被覆材として好ましく用いられるフィルムの材質としては、例えば、ポリビニルアルコール（ＰＶＡ）、ポリアセチルセルロース（ＴＡＣ）、エチレン・ビニルアルコール共重合体等のビニルアルコール系重合体、ポリアクリルアミド、ポリイソプロピルアクリルアミド、ポリアクリロニトリル、ポリカーボネート（ＰＣ）、ポリメチルメタクリレート（ＰＭＭＡ）、ポリエチレンテレフタレート（ＰＥＴ）、ポリアクリロニトリル・ブタジエン・スチレン共重合体（ＡＢＳ）、ポリスチレン（ＰＳ）、二軸延伸ポリプロピレン（ＯＰＰ）が挙げられる。
【０３４３】
また、本発明の組成物を種々の形状の鋳型内で重合させることにより、種々の形状を有する硬化物、例えば単層膜、成形体などを得ることもできる。
【０３４４】
本発明で得られる親水性硬化物、例えば単層膜および該単層膜を含む積層体は、防曇材料、防汚材料、速乾燥性材料、帯電防止材料等として好適に使用できる。
【０３４５】
上記親水性硬化物、例えば単層膜および積層体は、例えば、車両及び車両材料、船舶及び船舶材料、航空機及び航空基材料、建築物及び建築材料、車両、船舶、航空機及び建築物等の窓、鏡、外壁、外装、ボディー、ホイール、内壁、内装、床、家具及び家具材料、配管および配線などの用役類およびその材料、衣服および布などの繊維製品、洗面台、浴室、化粧室、換気扇、およびキッチンなどの住宅設備およびその材料、洗濯機、食器乾燥機、冷蔵庫、電子レンジ、オーブン、およびシェーバーなどの電化製品及びその材料、ディスプレイ及びその材料、光学フィルム、光ディスク、光学レンズ、眼鏡レンズ、コンタクトレンズ、ゴーグル等の光学物品、入れ歯およびデンチャー等の歯科材料、ランプ及びライト等の照明物品及びその材料、冷却フィン等の熱交換機部品およびその材料、フォトレジスト及びインクジェット記録版等の記録印刷材料、化粧品容器及びその材料、反射フィルム、反射板等の反射材料、高速道路等に設置される遮音板、ディスプレイ材料、印刷または印字用プライマー、その他プライマー、フラットパネル、タッチパネル、シート、フィルム、テープ、透明樹脂、及びガラス等の透明材料に被覆して、親水性、防曇性、速乾燥性、および防汚性を付与することができる。さらに結露防止性を付与したり、帯電防止性を付与したりすることもできる。
【実施例】
【０３４６】
以下、実施例等により本発明をさらに詳細に説明するが、本発明がこれら実施例のみに限定されるものではない。【０３４７】
なお、本発明において被膜の物性評価は、下記のようにして行った。【０３４８】
＜親水基（アニオン）濃度比の測定＞
図１に示す試料調製の通りサンプルを斜めに切断し、飛行時間型２次イオン質量分析装置(ＴＯＦ−ＳＩＭＳ)を用いて、親水基であるアニオン性親水基（スルホン酸基、カルボキシル基、リン酸基）、カチオン性親水基（４級アンモニム基）、および水酸基を有する親水性化合物のフラグメントイオンについて、その親水性化合物に由来する外表面のフラグメントイオン濃度（例えばアニオン性親水基の場合、アニオン濃度）（Ｓａ）と上記中間地点とのフラグメントイオン濃度（例えばアニオン性親水基の場合、アニオン濃度）（Ｄａ）とを測定し、その値から外気に接する膜の外表面と膜の内表面と外表面との中間地点の親水性化合物に由来する親水基の濃度の比、すなわち親水基濃度（例えばアニオン性親水基の場合、アニオン濃度）の傾斜度（Ｓａ／Ｄａ）を求めた。【０３４９】
（分析装置と測定条件）
ＴＯＦ−ＳＩＭＳ；  ＩＯＮ・ＴＯＦ社製  ＴＯＦ−ＳＩＭＳ  ５
１次イオン；  Ｂｉ32+  (加速電圧２５ｋＶ)
測定面積；  ４００μｍ2
測定には帯電補正用中和銃を使用
（試料調製等）
図１に示す通りに、基材１０の表面にコート層２０が設けられたサンプルを切削方向３０に向かって、精密斜め切削を行った後、１０×１０ｍｍ2程度の大きさに切り出し、測定面にメッシュを当て、サンプルホルダーに固定し、外気と接するコート層表面４０および膜の内部であるコート層内部５０（膜厚１／２の地点、基材１０に接するコート層の内表面）で飛行時間型２次イオン質量分析装置(ＴＯＦ−ＳＩＭＳ)を用いて親水基濃度（例えばアニオン性親水基の場合、アニオン濃度）を測定した。
（評価）
評価は以下の計算式で行った。尚、各測定点のイオン濃度は、相対強度（トータル検出イオンに対する）を用いた。【０３５０】
Ｓａ／Ｄａ（親水基濃度比（例えばアニオン性親水基の場合、アニオン濃度比），傾斜度）＝コート層表面４０での親水基濃度／コート層２０の膜厚１／２の地点での親水基濃度
＜水接触角の測定＞
協和界面科学社製の水接触角測定装置ＣＡ−Ｖ型を用いて、１サンプルについて３箇所測定し、これら値の平均値を水接触角の値とした。【０３５１】
＜ヘーズの測定＞
日本電色工業社製のヘーズメーターＮＤＨ２０００を用いて、１サンプルについて４箇所測定し、これら値の平均値をヘーズの値とした。【０３５２】
＜密着性の評価＞
碁盤目剥離試験により評価した。【０３５３】
＜表面平滑性の評価＞
ｗａｖｅ−ｓｃａｎ ｄｕａｌ（ＢＹＫ Ａｄｄｉｔｉｖｅｓ ＆ Ｉｎｓｔｒｕｍｅｎｔ）を用いてロングウエーブ（ＬＷ）およびショートウエーブ（ＳＷ）を測定し、その平均値で平滑性を評価した。なお、この数値が低い方が平滑性に優れる。【０３５４】
＜防汚性の評価＞
ゼブラ（株）製の油性マーカー「マッキー極細」（黒，品番MO-120-MC-BK）でマークし、その上に水滴を垂らして３０秒間放置し、テッシュペーパーでふき取る。【０３５５】
４段階で評価した場合は、拭き取る前にマークが水で浮き上がり容易に拭き取れた場合をＳＳ、残らずふき取れた場合をＡＡ、一部マークが残った場合をＢＢ、ふき取れなかった場合をＣＣとした。【０３５６】
３段階で評価した場合は、マークの大部分または全部がふき取れた場合をＡＡ’、半分程度拭き取れた場合をＢＢ’、ふき取れなかった場合をＣＣ’とした。【０３５７】
＜呼気防曇性の評価＞
呼気により曇らなかった場合をＡＡ、曇った場合をＢＢとした。【０３５８】
＜熱水処理の方法＞
基材にコーティングざれたサンプルを、沸騰水（内温１０３℃）中に１時間浸漬し、表面を流水洗浄後、乾燥して、膜の評価を行った。【０３５９】
＜外観の確認＞
ＵＶ硬化後、水洗乾燥した時点での外観を記載した。【０３６０】
〔実施例１Ａ〕
（重合性組成物１Ａの調製）
下記表１Ａに従い、固形分８０ｗｔ％の重合性組成物１Ａを作製した。【０３６１】
【表１Ａ】
2015087810.tif 000081
【０３６２】
【化７９】
2015087810.tif 000082
（調製例１Ａ：１０ｗｔ％界面活性剤の調製）
ジステアリルスルホコハク酸ナトリウム（以下ＤＳ−Ｎａと略す）１０ｇ、水３０ｇ、および１−メトキシ−２−プロパノール（以下ＰＧＭと略す）６０ｇをホモミキサー（プライミクス株式会社，ロボミックス（登録商標）Ｓ−ｍｏｄｅｌ）を用いて１５０００ｒｐｍで３分間かき混ぜ、固形分１０ｗｔ％のＤＳ−Ｎａ混合液を調製した。【０３６３】
【化８０】
2015087810.tif 000083
（界面活性剤の添加と溶剤の除去）
アルミホイールで遮光された図２に示す下記実験装置に、上記重合性組成物１Ａ  １２５ｇと、上記の固形分１０ｗｔ％のＤＳ−Ｎａ混合液  １ｇを装入し、液中に乾燥空気（露点−３０℃以下）をバブリングさせながら減圧下（＜１００ｍｍＨｇ）で３日間保持（室温）して脱溶剤したところ、薄く乳白濁した重合性の高粘調液体を得た。【０３６４】
この高粘調液体をＧＣ（内部標準物質法）にて分析したところ、残溶剤（メタノール）は＜０．１ｗｔ％であった。【０３６５】
ＧＣ条件を以下に記載する。
ＧＣ分析条件
ＧＣ機種名：  島津製作所，ＧＣ−２０１０
カラム：  Ｊ＆Ｗ Ｓｃｉｅｎｃｅ，ＤＢ−６２４，φ０．５３ｍｍ×７５ｍ（膜厚３μｍ）
キャリアーガス：  Ｈｅ  １００ｃｍ／秒
Ｉｎｊ．：  ２４０℃
Ｄｅｔ．：  ＦＩＤ，２６０℃
サンプルの調製
ＩＳ（内部標準物質）：  ２−メトキシ−１−エタノール  ５０ｍｇ
サンプル：  重合性組成物  １００ｍｇ
希釈溶剤：  ジクロロメタン  １０ｍｌ
注入量：  １μｌ
（コーティング用組成物１Ａの調製）
上記で得られた重合性の高粘調液体（溶剤含有量＜０．１ｗｔ％）  １０．０ｇに、重合開始剤としてダロキュアー１１７３（ＢＡＳＦ）  ０．３ｇを添加し、攪拌棒を用いて丹念にかき混ぜることにより、固形分１００ｗｔ％のコーティング用組成物１Ａを得た。【０３６６】
（基材へのコーティング、ＵＶ照射）
ポリカーボネート板（タキロン株式会社，以下ＰＣ板と略す。）に、上記コーティング用組成物１Ａをバーコーター＃１０で塗布し、室温（２３℃−２７％ＲＨ）で３０分間静置後、ＵＶ照射（無電極放電ランプ，Ｈバルブ ２４０Ｗ／ｃｍ，照度２００ｍＷ／ｃｍ2，積算光量１５０ｍＪ／ｃｍ2，ウシオＵＩＴ−１５０にて測定）して、ＰＣ板上に膜厚１４μｍの親水性表面を有する架橋樹脂からなる単層膜を形成させた。最後に、膜表面を流水洗浄し、エアガンで乾燥して評価用サンプルとした。評価結果を表２Ａに掲載する。【０３６７】
〔比較例１Ａ〕
界面活性剤である固形分１０ｗｔ％のＤＳ−Ｎａ混合液を重合性組成物１Ａに添加しない以外は、実施例１Ａと同様に、重合性の高粘調液体およびコーティング用組成物の作製、基材へのコーティング、ならびにＵＶ照射を行い、単層膜を得た。得られた単層膜の表面を流水洗浄しエアガンで乾燥した後、単層膜の評価を行った。結果を表２Ａに掲載する。【０３６８】
【表２Ａ】
2015087810.tif 000084
〔実施例２Ａ〕
（重合性組成物２Ａの調製）
下記表３Ａの配合比に従い、固形分８０ｗｔ％の均一な重合性組成物２Ａを調製した。【０３６９】
【表３Ａ】
2015087810.tif 000085
【０３７０】
【化８１】
2015087810.tif 000086
（コーティング用組成物２Ａの調製）
上記重合性組成物２Ａ  １２．５ｇに、界面活性剤として１０ｗｔ％のＤＳ−Ｎａ混合液（調製例１Ａ）  ０．１ｇ、ＵＶ重合開始剤としてダロキュアー１１７３（ＢＡＳＦ）  ０．３ｇ、および希釈溶剤としてメタノール  ４．４ｇを加えて混合し、固形分６０ｗｔ％のコーティング用組成物２Ａを調製した。【０３７１】
（基材へのコーティング、ＵＶ照射）
ポリカーボネート板（タキロン株式会社，以下ＰＣ板と略す。）に、上記コーティング用組成物２Ａ（固形分６０ｗｔ％）をバーコーター＃０４で塗布し、５０〜６０℃温風乾燥機に２分間入れて組成物中に含まれる溶剤を除去した。溶剤が十分に除去されたサンプルをＵＶコンベアー（無電極Ｈバルブ  ２４０Ｗ／ｃｍ，照度６５０ｍＷ／ｃｍ2，積算光量２３０ｍＪ／ｃｍ2， ウシオ電機  ＵＩＴ−１５０にて測定）内を通過させてＵＶ照射し、ＰＣ板上に膜厚３μｍの親水性表面を有する架橋樹脂からなる単層膜を形成させた。最後に、膜表面を流水洗浄し、エアガンで乾燥して評価用サンプルとした。評価結果を表４Ａに掲載する。【０３７２】
〔実施例３Ａ〜１０Ａ〕
希釈溶剤を下記表４Ａに記載のとおりに変更する以外は、実施例２Ａと同様にコーティング用組成物の作製、基材へのコーティング、およびＵＶ照射を行い、単層膜を得た。得られた単層膜の表面を流水洗浄しエアガンで乾燥して単層膜の評価を行った。結果を表４Ａに掲載する。【０３７３】
【表４Ａ】
2015087810.tif 000087
〔実施例１１Ａ〕
（調製例２Ａ：１０ｗｔ％親水性化合物（化合物（Ｉ））の調製）
２−アクリルアミド−２−メチルスルホン酸（以下ＡＴＢＳと略す。）を水酸化ナトリウム水溶液で中和し、その後十分に水分を除去して得られた２−アクリルアミド−２−メチルスルホン酸ナトリウム（以下ＡＴＢＳ−Ｎａと略す。）  １ｇに水  ３ｇを加えて超音波で混合溶解し、次いで１−メトキシ−２-プロパノール（以下ＰＧＭと略す。）  ６ｇを加えて激しく混合攪拌し、固形分１０ｗｔ％のＡＴＢＳ−Ｎａ混合液を調製した。【０３７４】
（コーティング用組成物１１Ａの調製）
化合物（Ｉ）として１０ｗｔ％のＡＴＢＳ−Ｎａ混合液（調製例２Ａ）  ５０ｇ、化合物（ＩＩ）としてジペンタエリスリトールペンタアクリレート（以下Ａ−９５３０と略す。）  １００ｇ、界面活性剤（ＩＩＩ）として１０ｗｔ％のＤＳ−Ｎａ混合液（調製例１Ａ）  ２０ｇ、重合開始剤としてダロキュアー１１７３  ３ｇ、および希釈溶剤として２−メトキシ−１−エタノール（以下ＥＧＭと略す。）を固形分４１ｗｔ％となるように加えて（９５ｇ）、混合溶解し、コーティング用組成物１１Ａを得た。【０３７５】
（基材のコーティング、ＵＶ照射）
ポリカーボネート板（タキロン株式会社，以下ＰＣ板と略す。）に、上記コーティング用組成物１１Ａ（固形分４１ｗｔ％）をバーコーター＃０７で塗布し、６０℃温風乾燥機に３分間入れて組成物中に含まれる溶剤を除去した。溶剤が十分に除去されたサンプルをＵＶコンベアー（無電極Ｈバルブ  ２４０Ｗ／ｃｍ，照度２３０ｍＷ／ｃｍ2，積算光量１５０ｍＪ／ｃｍ2， ウシオ電機  ＵＩＴ−１５０にて測定）内を通過させてＵＶ照射し、ＰＣ板上に膜厚４μｍの親水性表面を有する架橋樹脂からなる単層膜を形成させた。最後に、膜表面を流水洗浄し、エアガンで乾燥して評価用サンプルとした。評価結果を表５Ａに掲載する。【０３７６】
〔実施例１２Ａ〜１６Ａ〕
界面活性剤（ＩＩＩ）の添加量を下記表５Ａに記載のとおりに変更する以外は、実施例１１Ａと同様にコーティング用組成物の作製、基材へのコーティング、およびＵＶ照射を行い、単層膜を得た。得られた単層膜の表面を流水洗浄しエアガンで乾燥した後、単層膜の評価を行った。結果を表５Ａに記載する。【０３７７】
〔比較例２Ａ〜６Ａ〕
界面活性剤を添加しないこと、化合物（Ｉ）の添加量を下記表５Ａに記載のとおりに変更する以外は、実施例１１Ａと同様にコーティング用組成物の作製、基材へのコーティング、およびＵＶ照射を行い、単層膜を得た。得られた単層膜の表面を流水洗浄しエアガンで乾燥した後、単層膜の評価を行った。結果を表５Ａに記載する。【０３７８】
【表５Ａ】
2015087810.tif 000088
【０３７９】
【化８２】
2015087810.tif 000089
〔実施例１７Ａ〜２７Ａ、比較例７Ａ、８Ａ〕
界面活性剤の種類と量を下記表６Ａに記載のとおりに変更する以外は、実施例１１Ａと同様にコーティング用組成物の作製、基材へのコーティング、およびＵＶ照射を行い、単層膜を得た。得られた単層膜の表面を流水洗浄しエアガンで乾燥して単層膜の評価を行った。結果を表６Ａに掲載する。【０３８０】
【表６Ａ】
2015087810.tif 000090
【０３８１】
【化８３】
2015087810.tif 000091
〔実施例２８Ａ〜３８Ａ、比較例９Ａ〜２２Ａ〕
化合物（Ｉ）、化合物（ＩＩ）および界面活性剤（ＩＩＩ）の種類と量を下記表７Ａ−１および７Ａ−２に記載のとおりに変更する以外は、実施例１１Ａと同様にコーティング用組成物の作製、基材へのコーティング、およびＵＶ照射を行い、単層膜を得た。得られた単層膜の表面を流水洗浄しエアガンで乾燥して単層膜の評価を行った。結果を表７Ａ−１および表７Ｂ−１に掲載する。【０３８２】
【表７Ａ−１】
2015087810.tif 000092
【０３８３】
【表７Ａ−２】
2015087810.tif 000093
【０３８４】
【化８４】
2015087810.tif 000094
〔実施例３９Ａ〕
実施例３７Ａで得られた単層膜の親水基濃度および、膜厚方向の親水基濃度比の測定を行った。結果を表８Ａに掲載する。【０３８５】
【表８Ａ】
2015087810.tif 000095
〔実施例４０Ａ〕
実施例３８Ａで得られた単層膜の親水基濃度および、膜厚方向の親水基濃度比の測定を行った。結果を表９Ａに掲載する。【０３８６】
【表９Ａ】
2015087810.tif 000096
〔実施例４１Ａ〕
（コーティング用組成物４１Ａの調製）
ＨＭＡ（ヒドロキシメチルアクリルアミド）  ２．０ｇ、Ａ−９５３０（ジペンタエリスリトールペンタアクリレート）  ８．０ｇ、重合開始剤としてダロキュアー１１７３  ０．３ｇ（３ｗｔ％）、界面活性剤としてＤＳ−Ｎａ  ０．２ｇ（２ｗｔ％）、およびメタノール  １０．０ｇを混合溶解し、固形分５１ｗｔ％のコーティング用組成物４１Ａを調製した。【０３８７】
（基材のコーティング、ＵＶ照射）
ポリカーボネート板（タキロン株式会社，以下ＰＣ板と略す。）に、上記コーティング用組成物４１Ａをバーコーター＃０７で塗布し、５０〜６０℃の温風乾燥機に３分間入れて組成物中に含まれる溶剤を十分に除去した。その後、実施例１Ａと同様の条件でＵＶ照射して、ＰＣ板上に膜厚５μｍの親水性表面を有する架橋樹脂からなる単層膜を形成させた。得られた単層膜の表面を流水洗浄し、エアガンで乾燥して評価を行った。結果を表１０Ａに掲載する。【０３８８】
〔実施例４２Ａ〜４４Ａ、比較例２３Ａ〜２６Ａ〕
ＨＭＡ、Ａ−９５３０、および界面活性剤の量を下記表１０Ａに記載のとおりに変更する以外は、実施例４１Ａと同様にコーティング用組成物の作製、基材へのコーティング、およびＵＶ照射を行い、単層膜を得た。得られた単層膜の表面を流水洗浄しエアガンで乾燥して単層膜の評価を行った。結果を表１０Ａに掲載する。【０３８９】
【表１０Ａ】
2015087810.tif 000097
〔実施例４５Ａ〕
（調製例３Ａ：１０ｗｔ％親水性化合物（化合物（Ｉ））の調製）
スチレンスルホン酸ナトリウム（ＳＴＳ−Ｎａ）１ｇに水  ３ｇを加えて、超音波で混合溶解し、次いで１−メトキシ−２-プロパノール（以下ＰＧＭと略す。）  ６ｇを加えて激しく混合攪拌し、固形分１０ｗｔ％のＳＴＳ−Ｎａ混合液を調製した。【０３９０】
（コーティング用組成物４５Ａの調製）
化合物（Ｉ）として１０ｗｔ％のＳＴＳ−Ｎａ混合液（調製例３Ａ）  ９ｇ、化合物（ＩＩ）としてＵ−１５ＨＡ  ７５ｇとＥＡ−５７２１  ２５ｇ、界面活性剤（ＩＩＩ）として１０ｗｔ％のＤＳ−Ｎａ混合液（調製例１Ａ）  １．５ｇ、重合開始剤としてダロキュアー１１７３  ３ｇ、および希釈溶剤としてＥＧＭ  １１０ｇを混合溶解し、固形分４２ｗｔ％のコーティング用組成物４５Ａを得た。【０３９１】
（基材のコーティング、ＵＶ照射）
実施例１１Ａと同様に、基材へのコーティング、およびＵＶ照射を行い、単層膜を得た。得られた単層膜の表面を流水洗浄しエアガンで乾燥して単層膜の評価を行った。その結果、ＰＣ板上に膜厚４μｍの親水性の硬化樹脂からなる単層膜が形成されており、得られた単層膜は、透明でタックもなく、水接触角１１°、ヘーズ０．８％であり、油性マーカーによる防汚性の評価でも良好な結果が得られた。【０３９２】
〔実施例４６Ａ〕
（コーティング用組成物４６Ａの調製）
メタノール  ５．０ｇとＥＧＭ  ８．０ｇとの混合液に、重合開始剤としてイルガキュアー１２７（ＢＡＳＦ）  ０．３ｇとＳＰＤＡ−Ｋ  ３．０ｇを加えて混合溶解し、次いで界面活性剤として１０ｗｔ％のＤＳ−Ｎａ（調製例１Ａ）  ０．１ｇ、およびＡ−９５３０  １０．０ｇを加えてさらに混合溶解して、固形分５１％のコーティング用組成物４６Ａを調製した。【０３９３】
（基材のコーティング、ＵＶ照射）
ポリカーボネート板（タキロン株式会社，以下ＰＣ板と略す。）に、上記コーティング用組成物４６Ａをバーコーター＃０４で塗布し、５０〜６０℃の温風乾燥機に５分間入れて組成物中に含まれる溶剤を十分に除去した。その後、実施例１Ａと同様の条件でＵＶ照射して、ＰＣ板上に膜厚３μｍの親水性表面を有する架橋樹脂からなる単層膜を形成させた。得られた単層膜の表面を流水洗浄し、エアガンで乾燥して評価を行った。得られた単層膜は、透明でタックもなく、水接触角８°であり、油性マーカーによる防汚性の評価でも良好な結果が得られた。【０３９４】
【化８５】
2015087810.tif 000098
〔実施例４７Ａ〕
（つや消し塗料）
（コーティング用分散液の調製）
実施例２Ａで調製した固形分８０ｗｔ％の重合性組成物２Ａ  １２５ｇ  に平均二次粒子径１０μｍのシリカ粒子（ＡＣＥＭＡＴＴ３３００，ＥＶＯＮＩＫ  ＩＮＤＵＳＴＲＩＥＳ）  ９ｇおよび１−メトキシ−２−プロパノール（ＰＧＭ）  ８４ｇ  を加え、ホモミキサー（プライミクス株式会社，ロボミックス（登録商標）Ｓ−ｍｏｄｅｌ）を用いて３０００ｒｐｍで５分間かき混ぜ、固形分５０ｗｔ％の混合分散液  ２１８ｇ  を調製した。さらに得られた混合分散液に、固形分１０ｗｔ％のＤＳ−Ｎａ混合液（調製例１Ａ）  １ｇ（０．１ｗｔ％）  およびＰＧＭ  ５４ｇ  を加えて混合攪拌し、固形分４０ｗｔ％のコーティング用分散液を調製した。【０３９５】
（基材へのコーティング、ＵＶ照射）
ポリカーボネート板（タキロン株式会社，以下ＰＣ板と略す。）に、上記の固形分４０ｗｔ％コーティング用分散液をバーコーター＃２６で塗布し、５０〜５５℃温風乾燥機に２分間入れて組成物中に含まれる溶剤を除去した。溶剤が十分に除去されたサンプルをＵＶコンベアー（無電極Ｈバルブ ２４０Ｗ／ｃｍ，照度２３０ｍＷ／ｃｍ2，積算光量１３０ｍＪ／ｃｍ2， ウシオ電機  ＵＩＴ−１５０にて測定）内を通過させてＵＶ照射し、ＰＣ板上に膜厚１４μｍの親水性表面を有する架橋樹脂からなる単層膜を形成させた。最後に、膜表面を流水洗浄し、エアガンで乾燥して評価用サンプルとした。評価結果を表１１Ａに掲載する。【０３９６】
【表１１Ａ】
2015087810.tif 000099
〔参考例１Ｂ〕
（化合物（Ｉ）の溶解度測定）
＜シクロヘキサン：トルエン＝５：１（重量比）に対する溶解度測定＞
シクロヘキサン８．３ｇとトルエン１．７ｇの混合溶液１０．０ｇに、本発明の傾斜膜を形成する親水性化合物ＳＰＡ−Ｋ：３−アクリロイルオキシプロピルスルホン酸カリウム（または、３−スルホプロピルアクリレートカリウム塩ともいう。）１．０ｇを添加して２５℃で１時間攪拌し、０．４５μｍのメンブランフィルターで濾過した。【０３９７】
得られた濾液を蒸発皿に入れて、１５０℃で２時間加熱し、室温まで冷却後、残渣の重量を測定した。【０３９８】
最後に、以下の計算式によりシクロヘキサン：トルエン＝５：１（重量比）に対する溶解度を求めた。【０３９９】
溶解度（ｗｔ％）＝残渣量（ｇ）／｛１０．０（ｇ）＋残渣量（ｇ）｝×１００
その結果、溶解度は＜１ｗｔ％であった。【０４００】
〔調製例１Ｂ〕
（基本組成物１Ｂの調製）
表１Ｂの配合比に従い、固形分３０ｗｔ％の均一な基本組成物１Ｂを調製した。なお、表１Ｂに記載の記号で示される化合物は下記化学式で示される化合物である。【０４０１】
【表１Ｂ】
2015087810.tif 000100
【０４０２】
【化８６】
2015087810.tif 000101
〔調製例２Ｂ〕
（化合物（ＩＩＩ’）溶液の調製：ＤＳ−Ｎａ）
ジステアリルスルホコハク酸ナトリム（以下ＤＳ−Ｎａと略す）１０ｇ、１−メトキシ−２-プロパノール（以下ＰＧＭと略す）６０ｇ、エタノール４ｇ、および水２６ｇをホモミキサー（プライミクス株式会社，ロボミックスR Ｓ−ｍｏｄｅｌ）を用いて１５０００ｒｐｍで３分間かき混ぜ、固形分１０ｗｔ％のＤＳ−Ｎａ混合液を調製した。【０４０３】
【化８７】
2015087810.tif 000102
〔調製例３Ｂ〕
（化合物（ＩＩＩ’）溶液の調製：ＤＴ−Ｎａ）
調製例１ＢのＤＳ−Ｎａをジトリデカニルスルホコハク酸ナトリム（以下ＤＴ−Ｎａと略す）に変更して、固形分１０ｗｔ％のＤＴ−Ｎａ混合液を得た。【０４０４】
【化８８】
2015087810.tif 000103
〔調製例４Ｂ〕
（化合物（ＩＩＩ’）溶液の調製：ＤＨ−ＮＨ４）
ジヘキシルスルホコハク酸アンモニウム（以下Ｃ６Ｓ−ＮＨ４と略す）１０ｇ、１−メトキシ−２-プロパノール（以下ＰＧＭと略す）５０ｇ、エタノール２０ｇ、および水１２０ｇをホモミキサー（プライミクス株式会社，ロボミックスR Ｓ−ｍｏｄｅｌ）を用いて１５０００ｒｐｍで３分間かき混ぜ、固形分１０ｗｔ％のＤＨ−ＮＨ４混合液を調製した。【０４０５】
【化８９】
2015087810.tif 000104
〔調製例５Ｂ〕
（化合物（ＩＶ）溶液の調製：ＳｉＥＰＧ）
下記構造単位を有する平均分子量（ＰＭＭＡ換算ＧＰＣ分析）Ｍｗ＝６，７００のＳｉＥＰＧ  １０ｇとＰＧＭ  ９０ｇを調製例１Ｂと同様にかき混ぜて、固形分１０ｗｔ％のＳｉＥＰＧ混合液を調製した。【０４０６】
【化９０】
2015087810.tif 000105
上記式中、ａ1、ａ2およびａ4は、それぞれ独立して、水素原子、ａ5と結合する結合手、またはａ3と結合する結合手を表すが、ａ1、ａ2およびａ4が上記化合物の末端である場合には、水素原子を表し、ａ3およびａ5は、それぞれ独立して、水素原子、ａ1と結合する結合手、ａ2と結合する結合手、またはａ4と結合する結合手を表すが、ａ3およびａ5が上記化合物の末端である場合には、水素原子を表す。【０４０７】
〔調製例６Ｂ〕
（化合物（ＩＶ）溶液の調製：ＳｉＥＧ）
下記構造単位を有する平均分子量（ＰＭＭＡ換算ＧＰＣ分析）Ｍｗ＝２，３００のＳｉＥＧ  １０ｇとＰＧＭ  ９０ｇを調製例１Ｂと同様にかき混ぜて、固形分１０ｗｔ％のＳｉＥＧ混合液を調製した。【０４０８】
【化９１】
2015087810.tif 000106
上記式中、ａ1、ａ2およびａ4は、それぞれ独立して、水素原子、ａ5と結合する結合手、またはａ3と結合する結合手を表すが、ａ1、ａ2およびａ4が上記化合物の末端である場合には、水素原子を表し、ａ3およびａ5は、それぞれ独立して、水素原子、ａ1と結合する結合手、ａ2と結合する結合手、またはａ4と結合する結合手を表すが、ａ3およびａ5が上記化合物の末端である場合には、水素原子を表す。【０４０９】
〔調製例７Ｂ〕
（化合物（ＩＩＩ’）＋化合物（ＩＶ）＋シリカ粒子（Ｖ）溶液の調製：ＳｉＥＰＧ＋α）
調製例４ＢのＳｉＥＰＧ  ０．７ｇ、分子量Ｍｗ約１０００のポリプロピレングリコールモノ−ｎ−ブチルエーテル  ９．２ｇ、固形分３０ｗｔ％のメタノール分散シリカ粒子（平均粒径１０〜１５ｎｍ）  ０．３ｇ、およびＰＧＭ  ９０ｇを調製例１Ｂと同様にかき混ぜて、固形分１０ｗｔ％のＳｉＥＰＧ＋α混合液を調製した。【０４１０】
（基材への塗装と評価）
〔実施例１Ｂ〕
易接着ＰＥＴフィルム（東レ，ルミラー  １００−Ｕ３４）に、調製例１Ｂの固形分３０ｗｔ％基本組成物１Ｂ  ２８．５ｇ  と調製例２Ｂの固形分１０ｗｔ％のＤＳ−Ｎａ溶液（化合物（ＩＩＩ’）溶液）  １．０ｇ（化合物（Ｉ）と化合物（ＩＩ）の合計重量に対して０．１重量％）とを混合して得られたコーティング溶液をスプレーガン（アネスト岩田（株）  Ｗ−１０１，空気圧１．５〜２．０ｋｇｆ／ｃｍ2）で１ｍ2当たり約７０ｇで塗布し、室温で１分間静置（セッティング）後、５０〜６０℃温風乾燥機に１０分間入れて、塗布物中に含まれる溶剤を除去した。【０４１１】
溶剤が十分に除去されたサンプルをＵＶコンベアー（無電極Ｈバルブ，２４０Ｗ／ｃｍ，高さ５ｃｍ，コンベアー速度１０ｍ／分，照度３００ｍＷ／ｃｍ2，積算光量１８０ｍＪ／ｃｍ2， ウシオ電機  ＵＩＴ−１５０にて測定）内に入れて通過させることによりＵＶ照射し、易接着ＰＥＴフィルム上に膜厚２０μｍの親水性の単層膜を形成した。その後、単層膜表面を流水洗浄、乾燥した後、得られたサンプルを評価した。結果を表２Ｂに掲載する。【０４１２】
〔実施例２Ｂ〜５Ｂ〕
調製例２Ｂの溶液を、調製例３Ｂ〜６Ｂの溶液に変更する以外は実施例１Ｂと同様に、コーティング溶液の作製、易接着ＰＥＴフィルム上へのコーティング溶液の塗布、溶剤の除去、ＵＶ照射を行い単層膜を形成した。その後、単層膜表面を流水洗浄、乾燥した後、得られたサンプルを評価した。結果を表２Ｂに掲載する。【０４１３】
〔比較例１Ｂ〕
調製例２Ｂ〜６Ｂのいずれの溶液を添加せずに、基本組成物１Ｂのみでコーティング溶液の作製する以外は、易接着ＰＥＴフィルム上へのコーティング溶液の塗布、溶剤の除去、ＵＶ照射を行い単層膜を形成した。その後、単層膜表面を流水洗浄、乾燥した後、得られたサンプルを評価した。結果を表２Ｂに掲載する。【０４１４】
【表２Ｂ】
2015087810.tif 000107
（単層膜の膜厚方向のアニオン濃度の傾斜度の分析）
実施例１Ｂで得られた単層膜について、その外表面のアニオン濃度（親水基濃度）（Ｓａ）と膜厚方向の中間地点（膜の外表面と膜の内表面との中間地点）のアニオン濃度（Ｄａ）とを測定し、これらの値から、アニオン濃度（親水基濃度）の傾斜度を求めた。結果を表３Ｂに掲載する。【０４１５】
【表３Ｂ】
2015087810.tif 000108
〔実施例６Ｂ、７Ｂ〕
化合物（ＩＩＩ’）の添加量を下記表４Ｂに記載の量に変更する以外は実施例１Ｂと同様に、コーティング溶液の作製、易接着ＰＥＴフィルム上へのコーティング溶液の塗布、溶剤の除去、ＵＶ照射を行い単層膜を形成した。その後、単層膜表面を流水洗浄、乾燥した後、得られたサンプルを評価した。結果を表４Ｂに掲載する。【０４１６】
【表４Ｂ】
2015087810.tif 000109
〔実施例８Ｂ〜１１Ｂ〕
化合物（ＩＶ）の添加量を下記表５Ｂに記載の量に変更する以外は実施例４Ｂと同様に、コーティング溶液の作製、易接着ＰＥＴフィルム上へのコーティング溶液の塗布、溶剤の除去、ＵＶ照射を行い単層膜を形成した。その後、単層膜表面を流水洗浄、乾燥した後、得られたサンプルを評価した。結果を表５Ｂに掲載する。【０４１７】
【表５Ｂ】
2015087810.tif 000110
〔実施例１２Ｂ〕
調製例１Ｂで得られた化合物（ＩＩＩ’）溶液  １．０ｇを２．０ｇに変更し、調製例７Ｂで得られたＳｉＥＰＧ＋α溶液（化合物（ＩＩＩ’）溶液）を１．０ｇ追加する以外は実施例１Ｂと同様に、コーティング溶液の作製、易接着ＰＥＴフィルム上へのコーティング溶液の塗布、溶剤の除去、ＵＶ照射を行い単層膜を形成した。その後、単層膜表面を流水洗浄、乾燥した後、得られたサンプルを評価した。結果を表６Ｂに掲載する。なお、表６Ｂには、実施例７Ｂ、実施例４Ｂ、比較例１Ｂの結果もあわせて掲載する。【０４１８】
【表６Ｂ】
2015087810.tif 000111
〔実施例１３Ｂ〕
（防曇性および防汚性の評価）
実施例１Ｂ〜１２Ｂで得られた単層膜について、防汚性および呼気防曇性の評価を行った。結果を表７Ｂに掲載する。【０４１９】
【表７Ｂ】
2015087810.tif 000112
【産業上の利用可能性】
【０４２０】
本発明の組成物からは、より簡便な方法でも親水基が表面に偏析した硬化物が得られるだけでなく、従来は表面に偏析させることが困難であった親水基を表面に偏析させた硬化物を作製できる。また、本発明の組成物から得られる、硬化物は親水性が高いだけでなく、親水性の耐久性が高くかつ表面平滑性の高い硬化物が得られる。【０４２１】
したがって、該硬化物、例えば単層膜は、防曇材料、防汚材料などとして、種々の用途に有用である。
【符号の説明】
【０４２２】
１０：  基材
２０：  コート層
３０：  切削方向
４０：  コート層表面
５０：  コート層内部
【図１】
2015087810.tif 000158
【図２】
2015087810.tif 000159
【国際調査報告】
2015087810.tif 000160
2015087810.tif 000161
2015087810.tif 000162
2015087810.tif 000163